(57)【要約】  本発明は、従来の電極材料と比較して、改善された容量を特徴とする新規な電極材料に関する。この電極材料は、主鎖中で非共役である有機レドックスポリマーと、導電性添加剤と、イオン液体とを含む。また、本発明は、この新規な電極材料から電極を製造するための方法およびこの方法により得ることができる電極に関する。【特許請求の範囲】
【請求項１】
少なくとも１種の導電性添加剤と、少なくとも１種のイオン液体と、主鎖中で非共役である少なくとも１種の有機レドックスポリマーＰとを含む、電極材料。
【請求項２】
非共役有機レドックスポリマーＰが、化学構造（Ｉ）で示される、互いに連結した繰り返し単位をｎ１個、および／または化学構造（ＩＩ）で示される、互いに連結した繰り返し単位をｎ２個、および／または化学構造（ＩＩＩ）で示される、互いに連結した繰り返し単位をｎ３個含み、ｎ１、ｎ２およびｎ３は、それぞれ独立して、４以上の整数である、
【化１】
2021521576.tif 000119
［式中、
ｍ１、ｍ２、ｍ３、ｍ４およびｍ５は、それぞれ独立して、０以上の整数であり、
前記ポリマーＰ内の前記化学構造（Ｉ）で示される、前記繰り返し単位は、同じであるか、または少なくとも部分的に互いに異なり、
前記ポリマーＰ内の前記化学構造（ＩＩ）で示される、前記繰り返し単位は、同じであるか、または少なくとも部分的に互いに異なり、
前記ポリマーＰ内の前記化学構造（ＩＩＩ）で示される、前記繰り返し単位は、同じであるか、または少なくとも部分的に互いに異なり、
前記ポリマー内の前記化学構造（Ｉ）で示される、前記繰り返し単位は、特定の繰り返し単位における「＊＊」で示される結合が、隣接する前記繰り返し単位における「＊」で示される結合に連結するように互いに連結しており、
前記ポリマー内の前記化学構造（ＩＩ）で示される、前記繰り返し単位は、特定の繰り返し単位における「＃＃」で示される結合が、隣接する前記繰り返し単位における「＃」で示される結合に連結し、特定の繰り返し単位における「＆＆」で示される結合が、隣接する前記繰り返し単位における「＆」で示される結合に連結するように互いに連結しており、
前記ポリマー内の前記化学構造（ＩＩＩ）で示される、前記繰り返し単位は、特定の繰り返し単位における「§§」で示される結合が、隣接する前記繰り返し単位における「§」で示される結合に連結し、特定の繰り返し単位における「＄＄」で示される結合が、隣接する前記繰り返し単位における「＄」で示される結合に連結するように互いに連結しており、
Ｘ１、Ｘ２、Ｘ３、Ｘ４、Ｘ５は、それぞれ独立して、有機二重結合、有機三重結合、オキシランもしくはアジリジンからなる群から重合反応により形成される非共役有機基であるか、またはポリマー類似反応により形成される非共役有機基であり、
Ｙ１、Ｙ２、Ｙ３、Ｙ４、Ｙ５は、それぞれ独立して、非共役有機スペーサ単位であり、
Ｌ１、Ｌ２、Ｌ３、Ｌ４、Ｌ５、Ｌ６、Ｌ７、Ｌ１’、Ｌ２’、Ｌ３’は、それぞれ独立して、直接結合、有機リンカー単位からなる群から選択され、
Ｒ１、Ｒ２、Ｒ４、Ｒ５、Ｒ１’、Ｒ２’、Ｒ３’は、それぞれ独立して、有機レドックス活性基であり、Ｒ１’、Ｒ２’、Ｒ３’は、それぞれ、水素基であることもできる］
請求項１記載の電極材料。
【請求項３】
前記化学構造（Ｉ）、（ＩＩ）および（ＩＩＩ）におけるＲ１、Ｒ２、Ｒ４、Ｒ５、Ｒ１’、Ｒ２’、Ｒ３’が、独立して、レドックス活性芳香族イミド官能基（Ａ）、少なくとも１つの安定な酸素ラジカルを含むレドックス活性有機官能基（Ｂ）、レドックス活性アントラキノン／カルバゾール官能基（Ｃ）、レドックス活性ジアルコキシベンゼン官能基（Ｄ）、レドックス活性ベンゾキノン官能基（Ｅ）、レドックス活性トリフェニルアミン官能基（Ｇ）、レドックス活性ビオロゲン官能基（Ｈ）、レドックス活性フェロセン官能基（Ｊ）からなる群から選択される有機レドックス活性基であり、Ｒ１’、Ｒ２’、Ｒ３’がそれぞれ、水素基であることもできる、請求項２記載の電極材料。
【請求項４】
前記化学構造（Ｉ）、（ＩＩ）および（ＩＩＩ）における前記Ｒ１、Ｒ２、Ｒ４、Ｒ５、Ｒ１’、Ｒ２’、Ｒ３’が、それぞれ、レドックス活性芳香族イミド官能基（Ａ）である場合に、前記Ｒ１、Ｒ２、Ｒ４、Ｒ５、Ｒ１’、Ｒ２’、Ｒ３’基は、それぞれ独立して、下記構造（Ａ１）を有してもよく、前記Ｒ２、Ｒ４、Ｒ５基も、独立して、下記構造（Ａ２）
【化２】
2021521576.tif 000120
［式中、
（Ａ１）における前記Ａｒ１基または（Ａ２）における前記Ａｒ２基は、それぞれ独立して、１つ以上の（ヘテロ）芳香環を含む（ヘテロ）芳香族基であり、
（Ａ１）におけるＡｒ１の前記（ヘテロ）芳香環または（Ａ２）におけるＡｒ２の前記（ヘテロ）芳香環は、それぞれ独立して、（ハロ）アルキル基、アルケニル基、アルキニル基、（ハロ）アルコキシ基、シクロアルキル基、カルボニルアルキル基、−Ｃ（＝Ｏ）−Ｈ、カルボン酸基、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される少なくとも１つの基により置換されていてもよく、
（Ａ１）において、Ａｒ１の前記環原子のうちの２つが、各場合において、２つの炭素原子ＣＡ１１およびＣＡ１２ならびに窒素原子ＮＡ１３と共に、５員環、６員環または７員環を形成しており、
（Ａ２）において、Ａｒ２の前記環原子のうちの２つが、各場合において、２つの炭素原子ＣＡ２１およびＣＡ２２ならびに窒素原子ＮＡ２６と共に、５員環、６員環または７員環を形成しており、
Ａｒ２の２つの異なる環原子が、各場合において、２つの炭素原子ＣＡ２３およびＣＡ２４ならびに窒素原子ＮＡ２５と共に、５員環、６員環または７員環を形成しており、
Ａｒ１における同じ前記（ヘテロ）芳香環中の２つの芳香族炭素原子またはＡｒ２における同じ前記（ヘテロ）芳香環中の２つの芳香族炭素原子は、二価の脂肪族基を介して互いに架橋していることもでき、
前記Ａｒ１基が複数の（ヘテロ）芳香環を含む場合には、これら同士が、Ａｒ１において、少なくとも部分的に縮合していてもよく、
前記Ａｒ２基が複数の（ヘテロ）芳香環を含む場合には、これら同士が、Ａｒ２において、少なくとも部分的に縮合していてもよく、
前記Ａｒ１基が複数の（ヘテロ）芳香環を含む場合には、Ａｒ１における異なる（ヘテロ）芳香環からの２つの芳香族炭素原子が、直接結合により、またはヘテロ原子、二価の脂肪族基からなる群から選択される基を介して架橋していることもでき、
前記Ａｒ２基が複数の（ヘテロ）芳香環を含む場合には、Ａｒ２における異なる（ヘテロ）芳香環からの２つの芳香族炭素原子が、直接結合により、またはヘテロ原子、二価の脂肪族基からなる群から選択される基を介して架橋していることもでき、
結合（ｉ）および（ｉｉ）は、Ａｒ１の芳香族炭素原子から生じ、
Ｒ１＝（Ａ１）の場合、（ｉ）、（ｉｉ）、（ｉｉｉ）で示される前記結合のうちの１つが、Ｌ１への結合であり、
Ｒ１’＝（Ａ１）の場合、（ｉ）、（ｉｉ）、（ｉｉｉ）で示される前記結合のうちの１つが、Ｌ１’への結合であり、
Ｒ２’＝（Ａ１）の場合、（ｉ）、（ｉｉ）、（ｉｉｉ）で示される前記結合のうちの１つが、Ｌ２’への結合であり、
Ｒ３’＝（Ａ１）の場合、（ｉ）、（ｉｉ）、（ｉｉｉ）で示される前記結合のうちの１つが、Ｌ３’への結合であり、
Ｒ２＝（Ａ１）の場合、（ｉ）、（ｉｉ）、（ｉｉｉ）で示される前記結合のうちの１つが、Ｌ２への結合であり、（ｉ）、（ｉｉ）、（ｉｉｉ）で示される前記結合のうちの別のものが、Ｌ３への結合であり、
Ｒ４＝（Ａ１）の場合、（ｉ）、（ｉｉ）、（ｉｉｉ）で示される前記結合のうちの１つが、Ｌ４への結合であり、（ｉ）、（ｉｉ）、（ｉｉｉ）で示される前記結合のうちの別のものが、Ｌ５への結合であり、
Ｒ５＝（Ａ１）の場合、（ｉ）、（ｉｉ）、（ｉｉｉ）で示される前記結合のうちの１つが、Ｌ６への結合であり、（ｉ）、（ｉｉ）、（ｉｉｉ）で示される前記結合のうちの別のものが、Ｌ７への結合であり、
Ｒ２＝（Ａ２）の場合、（ｉｖ）で示される前記結合が、Ｌ２への結合であり、（ｖ）で示される前記結合が、Ｌ３への結合であり、
Ｒ４＝（Ａ２）の場合、（ｉｖ）で示される前記結合が、Ｌ４への結合であり、（ｖ）で示される前記結合が、Ｌ５への結合であり、
Ｒ５＝（Ａ２）の場合、（ｉｖ）で示される前記結合が、Ｌ６への結合であり、（ｖ）で示される前記結合が、Ｌ７への結合であり、
その場合には、Ｌ１、Ｌ２、Ｌ３、Ｌ４、Ｌ５、Ｌ６、Ｌ７、Ｌ１’、Ｌ２’またはＬ３’への結合ではない（ｉ）および（ｉｉ）で示される各結合が、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸基、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される基に結合しており、
（ｉｉｉ）で示される結合が、Ｌ１、Ｌ２、Ｌ３、Ｌ４、Ｌ５、Ｌ６、Ｌ７、Ｌ１’、Ｌ２’またはＬ３’への結合ではない場合、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸基、カルボキサミド、カルボン酸エステル、シアノ、ヒドロキシル、ハロゲンからなる群から選択される基に結合している］
を有し、
前記化学構造（Ｉ）、（ＩＩ）または（ＩＩＩ）における前記Ｒ１、Ｒ２、Ｒ４、Ｒ５、Ｒ１’、Ｒ２’、Ｒ３’基が、それぞれ、少なくとも１つの安定な酸素ラジカルを含むレドックス活性有機官能基（Ｂ）である場合には、前記Ｒ１、Ｒ２、Ｒ４、Ｒ５、Ｒ１’、Ｒ２’、Ｒ３’基が、それぞれ独立して、下記構造（Ｂ１）、（Ｂ２）のうちの一方：
【化３】
2021521576.tif 000121
［式中、
前記構造（Ｂ１）において、窒素原子ＮＡｒＢ１は、脂肪族環ＡｒＢ１の一部であり、同ＡｒＢ１は、窒素原子ＮＡｒＢ１と共に、さらなるヘテロ原子およびヘテロ原子を含む基を含んでもよく、１つ以上のさらなる脂肪族環または芳香環に縮合し、１つ以上のさらなる脂肪族環にスピロ結合を介して結合していてもよく、前記さらなる脂肪族環は、それぞれ、次に、場合により、さらなるヘテロ原子およびヘテロ原子を含有する基を有し、
ＡｒＢ１の少なくとも１つの環炭素原子は、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンから選択される基により置換されていてもよく、
（ｖｉ）および（ｖｉｉ）で示される前記結合は、ＡｒＢ１の環炭素原子および／またはＡｒＢ１に縮合しているか、またはスピロ結合を介して結合している環の環炭素原子から生じ、
Ｒ１＝（Ｂ１）の場合、（ｖｉ）で示される前記結合が、Ｌ１への前記結合であり、（ｖｉｉ）で示される前記結合が、水素への結合であり、
Ｒ１’＝（Ｂ１）の場合、（ｖｉ）で示される前記結合が、Ｌ１’への前記結合であり、（ｖｉｉ）で示される前記結合が、水素への結合であり、
Ｒ２’＝（Ｂ１）の場合、（ｖｉ）で示される前記結合が、Ｌ２’への前記結合であり、（ｖｉｉ）で示される前記結合が、水素への結合であり、
Ｒ３’＝（Ｂ１）の場合、（ｖｉ）で示される前記結合が、Ｌ３’への前記結合であり、（ｖｉｉ）で示される前記結合が、水素への結合であり、
Ｒ２＝（Ｂ１）の場合、（ｖｉ）で示される前記結合が、Ｌ２への前記結合であり、（ｖｉｉ）で示される前記結合が、Ｌ３への前記結合であり、
Ｒ４＝（Ｂ１）の場合、（ｖｉ）で示される前記結合が、Ｌ４への結合であり、（ｖｉｉ）で示される前記結合が、Ｌ５への前記結合であり、
Ｒ５＝（Ｂ１）の場合、（ｖｉ）で示される前記結合が、Ｌ６への前記結合であり、（ｖｉｉ）で示される前記結合が、Ｌ７への前記結合であり、
Ｒ１、Ｒ１’、Ｒ２’またはＲ３’＝（Ｂ２）の場合、（ｖｉｉｉ）で示される前記結合が、Ｌ１、Ｌ１’、Ｌ２’またはＬ３’への結合であり、ＲＢ１、ＲＢ２、ＲＢ３、ＲＢ４、ＲＢ５、ＲＢ６、ＲＢ７、ＲＢ８は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択され、
Ｒ２、Ｒ４またはＲ５＝（Ｂ２）の場合、（ｖｉｉｉ）で示される前記結合が、Ｌ２、Ｌ４またはＬ６への結合であり、ＲＢ７、ＲＢ８基のうちの一方が、Ｌ３、Ｌ５またはＬ７への直接結合であり、その場合、ＲＢ１、ＲＢ２、ＲＢ３、ＲＢ４、ＲＢ５、ＲＢ６基、およびＬ３、Ｌ５またはＬ７への直接結合ではない２つのＲＢ７、ＲＢ８基のうちの１つが、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される］
であり、
前記化学構造（Ｉ）、（ＩＩ）および（ＩＩＩ）における前記Ｒ１、Ｒ２、Ｒ４、Ｒ５、Ｒ１’、Ｒ２’、Ｒ３’基が、それぞれ、レドックス活性アントラキノン／カルバゾール官能基（Ｃ）である場合、前記Ｒ１、Ｒ１’、Ｒ２’、Ｒ３’基は、それぞれ独立して、構造（Ｃ１）、（Ｃ２）からなる群から選択され、前記Ｒ２、Ｒ４、Ｒ５基は、それぞれ独立して、構造（Ｃ３）、（Ｃ４）からなる群から選択され、
【化４】
2021521576.tif 000122
［式中、
前記構造（Ｃ１）において、ＣＡｒ３１およびＣＡｒ３２で表される炭素原子は、（ヘテロ）芳香族５員環または６員環の一部であり、ＣＡｒ３１およびＣＡｒ３２以外の炭素原子の少なくとも１つ、ならびに、この環に少なくとも１つの窒素原子が存在する場合には、同窒素原子は、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される置換基により置換されていてもよく、
前記構造（Ｃ１）において、ＣＡｒ３３およびＣＡｒ３４で表される炭素原子は、（ヘテロ）芳香族５員環または６員環の一部であり、ＣＡｒ３３およびＣＡｒ３４以外の炭素原子の少なくとも１つ、ならびに、この環に少なくとも１つの窒素原子が存在する場合には、同窒素原子は、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される置換基により置換されていてもよく、
前記構造（Ｃ２）において、ＣＡｒ３５およびＣＡｒ３６またはＣＡｒ３７およびＣＡｒ３８で表される炭素原子は、（ヘテロ）芳香族５員環または６員環それぞれの一部であり、ＣＡｒ３５、ＣＡｒ３６、ＣＡｒ３７、ＣＡｒ３８以外の炭素原子の少なくとも１つ、ならびに、この環に少なくとも１つの窒素原子が存在する場合には、同窒素原子は、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される置換基により置換されていてもよく、
前記構造（Ｃ３）において、ＣＡｒ３９およびＣＡｒ４０またはＣＡｒ４１およびＣＡｒ４２で表される炭素原子は、（ヘテロ）芳香族５員環または６員環それぞれの一部であり、ＣＡｒ３９、ＣＡｒ４０、ＣＡｒ４１およびＣＡｒ４２以外の炭素原子の少なくとも１つ、ならびに、前記２つの環に少なくとも１つの窒素原子が存在する場合には、同窒素原子は、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される置換基により置換されていてもよく、
前記構造（Ｃ４）において、ＣＡｒ４３およびＣＡｒ４４で表される炭素原子は、（ヘテロ）芳香族５員環または６員環の一部であり、ＣＡｒ４３およびＣＡｒ４４以外の炭素原子の少なくとも１つ、ならびに、この環に少なくとも１つの窒素原子が存在する場合には、同窒素原子は、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される置換基により置換されていてもよく、
前記構造（Ｃ４）において、ＣＡｒ４５およびＣＡｒ４６で表される炭素原子は、（ヘテロ）芳香族５員環または６員環の一部であり、ＣＡｒ４５およびＣＡｒ４６以外の炭素原子の少なくとも１つ、ならびに、この環に少なくとも１つの窒素原子が存在する場合には、同窒素原子は、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される置換基により置換されていてもよく、
ＸＣ１、ＸＣ２、ＸＣ３、ＸＣ４、ＸＣ５、ＸＣ６は、それぞれ独立して、−Ｃ（＝ＹＣ１）−、−Ｏ−、−Ｓ−、−ＮＨ−、−Ｎ（ハロアルキル）−、−Ｎ（アルキル）−からなる群から選択され、
ＸＣ２、ＸＣ３、ＸＣ５、ＸＣ６は、それぞれ、直接結合であることもでき、
ＸＣ１、ＸＣ４は、各場合において、一般式（αＣ１）−Ｃ（＝Ｏ）−Ｃ（＝Ｏ）−（βＣ１）基であることもでき、
（αＣ１）は、ＣＡｒ３１またはＣＡｒ３９への結合を表し、（βＣ１）は、ＣＡｒ３３またはＣＡｒ４２への結合を表し、
ＹＣ１が、Ｏ、Ｓおよび構造（ＹＣ１１）、（ＹＣ１２）、（ＹＣ１３）のうちの１つであり、
【化５】
2021521576.tif 000123
［式中、
ＲＹＣ１２１、ＲＹＣ１２２は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される］
ＣＡｒ３１およびＣＡｒ３２を含む前記（ヘテロ）芳香族５員環または６員環は、ＸＣ１およびＸＣ２に加えて、さらなる二価の有機基を介して、ＣＡｒ３３およびＣＡｒ３４を含む前記（ヘテロ）芳香族５員環または６員環に架橋していてもよく、
ＣＡｒ３９およびＣＡｒ４０を含む前記（ヘテロ）芳香族５員環または６員環は、ＸＣ４およびＸＣ５に加えて、さらなる二価の有機基を介して、ＣＡｒ４１およびＣＡｒ４２を含む前記（ヘテロ）芳香族５員環または６員環に架橋していてもよく、
（ｉｘ）で示される結合は、ＣＡｒ３１およびＣＡｒ３２を含む前記（ヘテロ）芳香族５員環または６員環を形成する原子の１つから生じ、
（ｘｉ）で示される結合は、ＣＡｒ３９およびＣＡｒ４０を含む前記（ヘテロ）芳香族５員環または６員環を形成する原子の１つから生じ、
（ｘｉｉ）で示される結合は、ＣＡｒ４１およびＣＡｒ４２を含む前記（ヘテロ）芳香族５員環または６員環を形成する原子の１つから生じ、
（ｘｉｖ）で示される結合は、ＣＡｒ４５およびＣＡｒ４６を含む前記（ヘテロ）芳香族５員環または６員環を形成する原子の１つから生じ、
Ｒ１＝（Ｃ１）または（Ｃ２）の場合、（ｉｘ）または（ｘ）で示される前記結合が、各場合において、Ｌ１への結合であり、
Ｒ１’＝（Ｃ１）または（Ｃ２）の場合、（ｉｘ）または（ｘ）で示される前記結合が、各場合において、Ｌ１’への結合であり、
Ｒ２’＝（Ｃ１）または（Ｃ２）の場合、（ｉｘ）または（ｘ）で示される前記結合が、各場合において、Ｌ２’への結合であり、
Ｒ３’＝（Ｃ１）または（Ｃ２）の場合、（ｉｘ）または（ｘ）で示される前記結合が、各場合において、Ｌ３’への結合であり、
Ｒ２＝（Ｃ３）または（Ｃ４）の場合、（ｘｉ）または（ｘｉｉｉ）で示される前記結合が、各場合において、Ｌ２への結合であり、（ｘｉｉ）または（ｘｉｖ）で示される前記結合が、各場合において、Ｌ３への結合であり、
Ｒ４＝（Ｃ３）または（Ｃ４）の場合、（ｘｉ）または（ｘｉｉｉ）で示される前記結合が、各場合において、Ｌ４への結合であり、（ｘｉｉ）または（ｘｉｖ）で示される前記結合が、各場合において、Ｌ５への結合であり、
Ｒ５＝（Ｃ３）または（Ｃ４）の場合、（ｘｉ）または（ｘｉｉｉ）で示される前記結合が、各場合において、Ｌ６への結合であり、（ｘｉｉ）または（ｘｉｖ）で示される前記結合が、各場合において、Ｌ７への結合である］
前記化学構造（Ｉ）、（ＩＩ）および（ＩＩＩ）における前記Ｒ１、Ｒ２、Ｒ４、Ｒ５、Ｒ１’、Ｒ２’、Ｒ３’基が、それぞれ、レドックス活性ジアルコキシベンゼン官能基（Ｄ）である場合、これは、前記Ｒ１、Ｒ１’、Ｒ２’、Ｒ３’基が、それぞれ独立して、下記構造（Ｄ１）を有し、前記Ｒ２、Ｒ４、Ｒ５が、それぞれ独立して、下記構造（Ｄ２）を有する：
【化６】
2021521576.tif 000124
［式中、
Ｒ１＝（Ｄ１）の場合、（ｘｉｉｉＤ１）で示される前記結合が、Ｌ１への結合であり、
Ｒ１’＝（Ｄ１）の場合、（ｘｉｉｉＤ１）で示される前記結合が、Ｌ１’への結合であり、
Ｒ２’＝（Ｄ１）の場合、（ｘｉｉｉＤ１）で示される前記結合が、Ｌ２’への結合であり、
Ｒ３’＝（Ｄ１）の場合、（ｘｉｉｉＤ１）で示される前記結合が、Ｌ３’への結合であり、
Ｒ２＝（Ｄ２）の場合、（ｘｉｖＤ１）で示される前記結合が、Ｌ２への結合であり、（ｘｖＤ１）で示される前記結合が、Ｌ３への結合であり、
Ｒ４＝（Ｄ２）の場合、（ｘｉｖＤ１）で示される前記結合が、Ｌ４への結合であり、（ｘｖＤ１）で示される前記結合が、Ｌ５への結合であり、
Ｒ５＝（Ｄ２）の場合、（ｘｉｖＤ１）で示される前記結合が、Ｌ６への結合であり、（ｘｖＤ１）で示される前記結合が、Ｌ７への結合であり、
前記ＡＤ１、ＡＤ２、ＡＤ３、ＡＤ４、ＡＤ５、ＡＤ６基の少なくとも２つは、それぞれ独立して、−Ｏ−、−Ｓ−からなる群から選択され、前記ＡＤ１、ＡＤ２、ＡＤ３、ＡＤ４、ＡＤ５、ＡＤ６基の他のものは、それぞれ、直接結合であり、
前記ＡＤ７、ＡＤ８、ＡＤ９、ＡＤ１０、ＡＤ１１、ＡＤ１２基の少なくとも２つは、それぞれ独立して、−Ｏ−、−Ｓ−からなる群から選択され、前記ＡＤ７、ＡＤ８、ＡＤ９、ＡＤ１０、ＡＤ１１、ＡＤ１２基の他のものは、それぞれ、直接結合であり、
前記ＲＤ１、ＲＤ２、ＲＤ３、ＲＤ４、ＲＤ５、ＲＤ６、ＲＤ７、ＲＤ８、ＲＤ９基は、それぞれ独立して、水素、（ヘテロ）芳香族基、アルキル基、アルケニル基、アルキニル基、シクロアルキル基からなる群から選択され、
前記（ヘテロ）芳香族基、前記アルキル基、前記アルケニル基、前記アルキニル基、前記シクロアルキル基は、それぞれ、ニトロ基、−ＮＨ２、−ＣＮ、−ＳＨ、−ＯＨ、ハロゲンからなる群から選択される少なくとも１つの基により置換されていてもよく、
前記アルキル基、前記アルケニル基、前記アルキニル基、前記シクロアルキル基は、エーテル、チオエーテル、アミノエーテル、カルボニル基、カルボン酸エステル、カルボキサミド基、スルホン酸エステル、リン酸エステルからなる群から選択される少なくとも１つの基を有してもよく、
前記ＲＤ１、ＲＤ２、ＲＤ３、ＲＤ４、ＲＤ５基の少なくとも２つ、または前記ＲＤ６、ＲＤ７、ＲＤ８、ＲＤ９基の少なくとも２つの基は、それぞれ、二価の脂肪族基により架橋されていることもでき、前記脂肪族基は、ニトロ基、−ＮＨ２、−ＣＮ、−ＳＨ、−ＯＨ、ハロゲン、アルキル基からなる群から選択される少なくとも１つの基により置換されていてもよく、エーテル、チオエーテル、アミノエーテル、カルボニル基、カルボン酸エステル、カルボキサミド基、スルホン酸エステル、リン酸エステルからなる群から選択される少なくとも１つの基を有してもよく、
ＡＤ２＝直接結合の場合における前記ＲＤ１基、ＡＤ３＝直接結合の場合における前記ＲＤ２基、ＡＤ４＝直接結合の場合における前記ＲＤ３基、ＡＤ５＝直接結合の場合における前記ＲＤ４基、ＡＤ６＝直接結合の場合における前記ＲＤ５基、ＡＤ８＝直接結合の場合における前記ＲＤ６基、ＡＤ９＝直接結合の場合における前記ＲＤ７基、ＡＤ１１＝直接結合の場合における前記ＲＤ８基、ＡＤ１２＝直接結合の場合における前記ＲＤ９基は、それぞれ独立して、ニトロ基、−ＣＮ、−Ｆ、−Ｃｌ、−Ｂｒ、−Ｉ、−Ｃ（＝Ｏ）ＮＨＲＤ１３、−ＮＲＤ１４ＲＤ１５、−ＣＯＯＲＤ１６、−ＣＯＲＤ１７からなる群から選択されてもよく、
ＲＤ１３、ＲＤ１４、ＲＤ１５、ＲＤ１６、ＲＤ１７は、それぞれ独立して、水素、（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する脂肪族基からなる群から選択される］
ことを意味し、
前記化学構造（Ｉ）、（ＩＩ）および（ＩＩＩ）における前記Ｒ１、Ｒ２、Ｒ４、Ｒ５、Ｒ１’、Ｒ２’、Ｒ３’基が、それぞれ、レドックス活性ベンゾキノン官能基（Ｅ）である場合、これは、前記Ｒ１、Ｒ１’、Ｒ２’、Ｒ３’基が、それぞれ独立して、構造（Ｅ１）、（Ｅ２）、（Ｅ３）
【化７】
2021521576.tif 000125
から選択され、
前記Ｒ２、Ｒ４、Ｒ５基が、それぞれ独立して、構造（Ｅ４）、（Ｅ５）、（Ｅ６）、（Ｅ７）、（Ｅ８）、（Ｅ９）
【化８】
2021521576.tif 000126
［上記式中、
Ｒ１＝（Ｅ１）、（Ｅ２）または（Ｅ３）の場合、（ｘｖｉＥ１）で示される前記結合が、Ｌ１への結合であり、
Ｒ１’＝（Ｅ１）、（Ｅ２）または（Ｅ３）の場合、（ｘｖｉＥ１）で示される前記結合が、Ｌ１’への結合であり、
Ｒ２’＝（Ｅ１）、（Ｅ２）または（Ｅ３）の場合、（ｘｖｉＥ１）で示される前記結合が、Ｌ２’への結合であり、
Ｒ３’＝（Ｅ１）、（Ｅ２）または（Ｅ３）の場合、（ｘｖｉＥ１）で示される前記結合が、Ｌ３’への結合であり、
Ｒ２＝（Ｅ４）、（Ｅ５）、（Ｅ６）、（Ｅ７）、（Ｅ８）または（Ｅ９）の場合、（ｘｖｉｉＥ１）で示される前記結合が、Ｌ２への結合であり、（ｘｖｉｉｉＥ１）で示される前記結合が、Ｌ３への結合であり、
Ｒ４＝（Ｅ４）、（Ｅ５）、（Ｅ６）、（Ｅ７）、（Ｅ８）または（Ｅ９）の場合、（ｘｖｉｉＥ１）で示される前記結合が、Ｌ４への結合であり、（ｘｖｉｉｉＥ１）で示される前記結合が、Ｌ５への結合であり、
Ｒ５＝（Ｅ４）、（Ｅ５）、（Ｅ６）、（Ｅ７）、（Ｅ８）または（Ｅ９）の場合、（ｘｖｉｉＥ１）で示される前記結合が、Ｌ６への結合であり、（ｘｖｉｉｉＥ１）で示される前記結合が、Ｌ７への結合であり、
前記ＲＥ１、ＲＥ２、ＲＥ３、ＲＥ４、ＲＥ５、ＲＥ６、ＲＥ７、ＲＥ８、ＲＥ９、ＲＥ１０、ＲＥ１１、ＲＥ１２、ＲＥ１３、ＲＥ１４、ＲＥ１５、ＲＥ１６、ＲＥ１７、ＲＥ１８、ＲＥ１９、ＲＥ２０、ＲＥ２０＊、ＲＥ２１、ＲＥ２２、ＲＥ２３、ＲＥ２４、ＲＥ２５、ＲＥ２６、ＲＥ２７、ＲＥ２８、ＲＥ２９、ＲＥ３０基は、水素、−ＯＨ、−ＳＨ、ニトロ基、−ＣＮ、−Ｆ、−Ｃｌ、−Ｂｒ、−Ｉ、−Ｃ（＝Ｏ）ＮＨＲＥ３１、−ＮＲＥ３２ＲＥ３３、−ＣＯＯＲＥ３４、−ＣＯＲＥ３５、スルホン酸エステル、リン酸エステル、（ヘテロ）芳香族基、アルキル基、アルケニル基、アルキニル基からなる群から選択され、
前記（ヘテロ）芳香族基、前記アルキル基、前記アルケニル基、前記アルキニル基は、それぞれ、ニトロ基、−ＮＨ２、−ＣＮ、−ＳＨ、−ＯＨ、ハロゲンから選択される少なくとも１つの基により置換されていてもよく、前記アルキル基、前記アルケニル基、前記アルキニル基が、エーテル、チオエーテル、アミノエーテル、カルボニル基、カルボン酸エステル、カルボキサミド基、スルホン酸エステル、リン酸エステルから選択される少なくとも１つの基を有してもよく、
ＲＥ３１、ＲＥ３２、ＲＥ３３、ＲＥ３４、ＲＥ３５は、それぞれ独立して、水素、（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する脂肪族基からなる群から選択され、
前記ＲＥ１、ＲＥ２、ＲＥ４、ＲＥ５、ＲＥ６、ＲＥ７、ＲＥ８、ＲＥ１０、ＲＥ１１、ＲＥ１２、ＲＥ１３、ＲＥ１４、ＲＥ１５、ＲＥ２０、ＲＥ２０＊、ＲＥ２１、ＲＥ２２、ＲＥ２３、ＲＥ２４、ＲＥ２５、ＲＥ２７、ＲＥ２８、ＲＥ２９、ＲＥ３０基の中で互いにオルト位にある２つの基は、ニトロ基、−ＮＨ２、−ＣＮ、−ＳＨ、−ＯＨ、ハロゲン、アルキル基からなる群から選択される少なくとも１つの基により場合により置換されており、エーテル、チオエーテル、アミノエーテル、カルボニル基、カルボン酸エステル、カルボキサミド基、スルホン酸エステル、リン酸エステルからなる群から選択される少なくとも１つの基を場合により有する二価の脂肪族基により架橋されていてもよい］
からなる群から選択されることを意味し、
前記化学構造（Ｉ）、（ＩＩ）および（ＩＩＩ）における前記Ｒ１、Ｒ２、Ｒ４、Ｒ５、Ｒ１’、Ｒ２’、Ｒ３’基が、それぞれ、レドックス活性トリフェニルアミン官能基（Ｇ）である場合、これは、前記Ｒ１、Ｒ１’、Ｒ２’、Ｒ３’基が、それぞれ独立して、構造（Ｇ１）を有し、前記Ｒ２、Ｒ４、Ｒ５基が、それぞれ独立して、構造（Ｇ２）、（Ｇ３）
【化９】
2021521576.tif 000127
［式中、
Ｒ１＝（Ｇ１）の場合、（ｘｉｘＧ１）で示される前記結合が、Ｌ１への結合であり、
Ｒ１’＝（Ｇ１）の場合、（ｘｉｘＧ１）で示される前記結合が、Ｌ１’への結合であり、
Ｒ２’＝（Ｇ１）の場合、（ｘｉｘＧ１）で示される前記結合が、Ｌ２’への結合であり、
Ｒ３’＝（Ｇ１）の場合、（ｘｉｘＧ１）で示される前記結合が、Ｌ３’への結合であり、
Ｒ２＝（Ｇ２）または（Ｇ３）の場合、（ｘｘＧ１）で示される前記結合が、Ｌ２への結合であり、（ｘｘｉＧ１）で示される前記結合が、Ｌ３への結合であり、
Ｒ４＝（Ｇ２）または（Ｇ３）の場合、（ｘｘＧ１）で示される前記結合が、Ｌ４への結合であり、（ｘｘｉＧ１）で示される前記結合が、Ｌ５への結合であり、
Ｒ５＝（Ｇ２）または（Ｇ３）の場合、（ｘｘＧ１）で示される前記結合が、Ｌ６への結合であり、（ｘｘｉＧ１）で示される前記結合が、Ｌ７への結合であり、
前記ＲＧ１、ＲＧ２、ＲＧ３、ＲＧ４、ＲＧ５、ＲＧ６、ＲＧ７、ＲＧ８、ＲＧ９、ＲＧ１０、ＲＧ１１、ＲＧ１２、ＲＧ１３、ＲＧ１４、ＲＧ１５、ＲＧ１６、ＲＧ１７、ＲＧ１８、ＲＧ１９、ＲＧ２０、ＲＧ２１、ＲＧ２２、ＲＧ２３、ＲＧ２４、ＲＧ２５、ＲＧ２６、ＲＧ２７、ＲＧ２８、ＲＧ２９、ＲＧ３０、ＲＧ３１、ＲＧ３２、ＲＧ３３、ＲＧ３４、ＲＧ３５、ＲＧ３６、ＲＧ３７、ＲＧ３８、ＲＧ３９、ＲＧ４０基は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲン、（ヘテロ）芳香族基からなる群から選択され、前記（ヘテロ）芳香族基は、ハロゲン、（ハロ）アルキル、（ハロ）アルコキシ、シアノ、カルボン酸エステルから選択される少なくとも１つの基により置換されていてもよい］
からなる群から選択されることを意味し、
前記化学構造（Ｉ）、（ＩＩ）および（ＩＩＩ）における前記Ｒ１、Ｒ２、Ｒ４、Ｒ５、Ｒ１’、Ｒ２’、Ｒ３’基が、それぞれ、レドックス活性ビオロゲン官能基（Ｈ）である場合、これは、前記Ｒ１、Ｒ１’、Ｒ２’、Ｒ３’基が、それぞれ独立して、構造（Ｈ１）、（Ｈ２）からなる群から選択され、前記Ｒ２、Ｒ４、Ｒ５基が、それぞれ独立して、構造（Ｈ３）、（Ｈ４）、（Ｈ５）、（Ｈ６）、（Ｈ７）
【化１０】
2021521576.tif 000128
［式中、
Ｒ１＝（Ｈ１）または（Ｈ２）の場合、（ｘｘｉｉＨ１）で示される前記結合が、Ｌ１への結合であり、
Ｒ１’＝（Ｈ１）または（Ｈ２）の場合、（ｘｘｉｉＨ１）で示される前記結合が、Ｌ１’への結合であり、
Ｒ２’＝（Ｈ１）または（Ｈ２）の場合、（ｘｘｉｉＨ１）で示される前記結合が、Ｌ２’への結合であり、
Ｒ３’＝（Ｈ１）または（Ｈ２）の場合、（ｘｘｉｉＨ１）で示される前記結合が、Ｌ３’への結合であり、
Ｒ２＝（Ｈ３）、（Ｈ４）、（Ｈ５）、（Ｈ６）または（Ｈ７）の場合、（ｘｘｉｉｉＨ１）で示される前記結合が、Ｌ２への結合であり、（ｘｘｉｖＨ１）で示される前記結合が、Ｌ３への結合であり、
Ｒ４＝（Ｈ３）、（Ｈ４）、（Ｈ５）、（Ｈ６）または（Ｈ７）の場合、（ｘｘｉｉｉＨ１）で示される前記結合が、Ｌ４への結合であり、（ｘｘｉｖＨ１）で示される前記結合が、Ｌ５への結合であり、
Ｒ５＝（Ｈ３）、（Ｈ４）、（Ｈ５）、（Ｈ６）または（Ｈ７）の場合、（ｘｘｉｉｉＨ１）で示される前記結合が、Ｌ６への結合であり、（ｘｘｉｖＨ１）で示される前記結合が、Ｌ７への結合であり、
前記ＲＨ１、ＲＨ２、ＲＨ３、ＲＨ４、ＲＨ６、ＲＨ７、ＲＨ８、ＲＨ９、ＲＨ１１、ＲＨ１２、ＲＨ１３、ＲＨ１５、ＲＨ１６、ＲＨ１７、ＲＨ１８、ＲＨ２０、ＲＨ２１、ＲＨ２２、ＲＨ２４、ＲＨ２５、ＲＨ２６、ＲＨ２７、ＲＨ２８、ＲＨ２９、ＲＨ３０、ＲＨ３２、ＲＨ３３、ＲＨ３４、ＲＨ３５、ＲＨ３６、ＲＨ３７、ＲＨ３８、ＲＨ３９、ＲＨ４０、ＲＨ４１、ＲＨ４３、ＲＨ４４、ＲＨ４５、ＲＨ４７、ＲＨ４８、ＲＨ４９、ＲＨ５１、ＲＨ５２、ＲＨ５３、ＲＨ５４、ＲＨ５５、ＲＨ５６、ＲＨ５７、ＲＨ５８基は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択され、
前記ＲＨ５、ＲＨ１０、ＲＨ１４、ＲＨ１９、ＲＨ２３、ＲＨ３１、ＲＨ４２、ＲＨ４６、ＲＨ５０基は、それぞれ独立して、水素、（ハロ）アルキル基、アルケニル基、アルキニル基、（ハロ）アルコキシ基、シクロアルキル基、カルボニルアルキルからなる群から選択され、
前記ＸＨ１、ＸＨ２、ＸＨ３、ＸＨ４、ＸＨ５、ＸＨ６、ＸＨ７基は、それぞれ独立して、直接結合、二価共役脂肪族基、二価共役（ヘテロ）芳香族基からなる群から選択される］
からなる群から選択されることを意味し、
前記化学構造（Ｉ）、（ＩＩ）および（ＩＩＩ）における前記Ｒ１、Ｒ２、Ｒ４、Ｒ５、Ｒ１’、Ｒ２’、Ｒ３’基が、それぞれ、レドックス活性フェロセン官能基（Ｊ）である場合、これは、前記Ｒ１、Ｒ１’、Ｒ２’、Ｒ３’基が、それぞれ独立して、下記構造（Ｊ１）を有し、前記Ｒ２、Ｒ４、Ｒ５基が、それぞれ独立して、構造（Ｊ２）、（Ｊ３）、（Ｊ４）
【化１１】
2021521576.tif 000129
［式中、
Ｒ１＝（Ｊ１）の場合、（ｘｘｖＪ１）で示される前記結合が、Ｌ１への結合であり、
Ｒ１’＝（Ｊ１）の場合、（ｘｘｖＪ１）で示される前記結合が、Ｌ１’への結合であり、
Ｒ２’＝（Ｊ１）の場合、（ｘｘｖＪ１）で示される前記結合が、Ｌ２’への結合であり、
Ｒ３’＝（Ｊ１）の場合、（ｘｘｖＪ１）で示される前記結合が、Ｌ３’への結合であり、
Ｒ２＝（Ｊ２）、（Ｊ３）または（Ｊ４）の場合、（ｘｘｖｉＪ１）で示される前記結合が、Ｌ２への結合であり、（ｘｘｖｉｉＪ１）で示される前記結合が、Ｌ３への結合であり、
Ｒ４＝（Ｊ２）、（Ｊ３）または（Ｊ４）の場合、（ｘｘｖｉＪ１）で示される前記結合が、Ｌ４への結合であり、（ｘｘｖｉｉＪ１）で示される前記結合が、Ｌ５への結合であり、
Ｒ５＝（Ｊ２）、（Ｊ３）または（Ｊ４）の場合、（ｘｘｖｉＪ１）で示される前記結合が、Ｌ６への結合であり、（ｘｘｖｉｉＪ１）で示される前記結合が、Ｌ７への結合であり、
前記ＲＪ１、ＲＪ２、ＲＪ３、ＲＪ４、ＲＪ５、ＲＪ６、ＲＪ７、ＲＪ８、ＲＪ９、ＲＪ１０、ＲＪ１１、ＲＪ１２、ＲＪ１３、ＲＪ１４、ＲＪ１５、ＲＪ１６、ＲＪ１７、ＲＪ１８、ＲＪ１９、ＲＪ２０、ＲＪ２１、ＲＪ２２、ＲＪ２３、ＲＪ２４、ＲＪ２５、ＲＪ２６、ＲＪ２７、ＲＪ２８、ＲＪ２９、ＲＪ３０、ＲＪ３１、ＲＪ３２、ＲＪ３３基は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される］
からなる群から選択されることを意味する、請求項３記載の電極材料。
【請求項５】
前記化学構造（Ｉ）、（ＩＩ）および（ＩＩＩ）におけるＬ１、Ｌ２、Ｌ３、Ｌ４、Ｌ５、Ｌ６、Ｌ７、Ｌ１’、Ｌ２’、Ｌ３’が、それぞれ独立して、直接結合、（Ｌ１１）、（Ｌ１２）
【化１２】
2021521576.tif 000130
［式中、
ｐ１、ｐ２、ｐ３がそれぞれ、０または１であり、ただし、「ｐ２＝０、ｐ１＝ｐ３＝１」の場合を除き、
ｑ１、ｑ２、ｑ３がそれぞれ、０または１であり、ただし、「ｑ２＝０、ｑ１＝ｑ３＝１」の場合を除き、
ｑ４、ｑ５、ｑ６がそれぞれ、０または１であり、ただし、少なくとも１つのｑ４、ｑ５、ｑ６＝１であり、「ｑ５＝０、ｑ４＝ｑ６＝１」の場合を除き、
ＸＬ２、ＹＬ２、ＹＬ５が、それぞれ独立して、Ｏ、Ｓからなる群から選択され、
ＸＬ１、ＸＬ３、ＹＬ１、ＹＬ３、ＹＬ４、ＹＬ６が、それぞれ独立して、Ｏ、Ｓ、ＮＨ、Ｎ［（ハロ）アルキル］からなる群から選択され、
ＢＬ１が、二価の（ヘテロ）芳香族基、ニトロ基、−ＮＨ２、−ＣＮ、−ＳＨ、−ＯＨ、ハロゲンからなる群から選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する二価の脂肪族基からなる群から選択され、
Ｌ１、Ｌ２、Ｌ３、Ｌ４、Ｌ５、Ｌ６、Ｌ７、Ｌ１’、Ｌ２’またはＬ３’が、各レドックス活性Ｒ１、Ｒ２、Ｒ４、Ｒ５、Ｒ１’、Ｒ２’またはＲ３’基における非炭素原子に結合する場合、前記構造（Ｌ１１）について、「ｑ３＝０、ｑ２＝１、ｑ１＝１またはｑ３＝ｑ２＝ｑ１＝０またはｑ３＝０、ｑ２＝１、ｑ１＝０」という追加条件、好ましくは、「ｑ３＝ｑ２＝ｑ１＝０」という条件を適用可能であり、前記構造（Ｌ１２）について、「ｑ６＝０、ｑ５＝１、ｑ４＝１またはｑ６＝０、ｑ５＝１、ｑ４＝０」という追加条件を適用可能であり、
Ｌ１についての
【化１３】
2021521576.tif 000131
が、Ｒ１への結合点を表し、Ｌ１’については、Ｒ１’に対する結合点を表し、Ｌ２については、Ｒ２に対する結合点を表し、Ｌ２’については、Ｒ２’に対する結合点を表し、Ｌ３については、Ｒ２に対する結合点を表し、Ｌ３’については、Ｒ３’に対する結合点を表し、Ｌ４については、Ｒ４に対する結合点を表し、Ｌ５については、Ｒ４に対する結合点を表し、Ｌ６については、Ｒ５に対する結合点を表し、Ｌ７については、Ｒ５に対する結合点を表し、
Ｌ１についての
【化１４】
2021521576.tif 000132
が、Ｘ１に対する結合点を表し、Ｌ１’については、Ｘ１’に対する結合点を表し、Ｌ２については、Ｘ２に対する結合点を表し、Ｌ２’については、Ｘ２’に対する結合点を表し、Ｌ３については、Ｘ３に対する結合点を表し、Ｌ３’については、Ｘ３’に対する結合点を表し、Ｌ４については、Ｘ４に対する結合点を表し、Ｌ５については、Ｘ５に対する結合点を表し、Ｌ６については、Ｘ４に対する結合点を表し、Ｌ７については、Ｘ５に対する結合点を指す］
からなる群から選択される、請求項２から４までのいずれか１項記載の電極材料。
【請求項６】
前記化学構造（Ｉ）、（ＩＩ）および（ＩＩＩ）における前記Ｘ１、Ｘ２、Ｘ３、Ｘ４、Ｘ５基が、独立して、下記構造（Ｘ１）、（Ｘ２）、（Ｘ３）、（Ｘ４）、（Ｘ５）：
【化１５】
2021521576.tif 000133
［式中、
（Ｘ１）＝Ｘ１の場合、ＲＸ１、ＲＸ２、ＲＸ３、ＲＸ４のうちの１つが、Ｌ１への前記結合を表し、ＲＸ１、ＲＸ２、ＲＸ３、ＲＸ４のうちの別のものが、Ｌ１’への前記結合を表し、
（Ｘ１）＝Ｘ２の場合、ＲＸ１、ＲＸ２、ＲＸ３、ＲＸ４のうちの１つが、Ｌ２への前記結合を表し、ＲＸ１、ＲＸ２、ＲＸ３、ＲＸ４のうちの別のものが、Ｌ２’への前記結合を表し、
（Ｘ１）＝Ｘ３の場合、ＲＸ１、ＲＸ２、ＲＸ３、ＲＸ４のうちの１つが、Ｌ３への前記結合を表し、ＲＸ１、ＲＸ２、ＲＸ３、ＲＸ４のうちの別のものが、Ｌ３’への前記結合を表し、
（Ｘ１）＝Ｘ４の場合、ＲＸ１、ＲＸ２、ＲＸ３、ＲＸ４のうちの１つが、Ｌ４への前記結合を表し、ＲＸ１、ＲＸ２、ＲＸ３、ＲＸ４のうちの別のものが、Ｌ６への前記結合を表し、
（Ｘ１）＝Ｘ５の場合、ＲＸ１、ＲＸ２、ＲＸ３、ＲＸ４のうちの１つが、Ｌ５への前記結合を表し、ＲＸ１、ＲＸ２、ＲＸ３、ＲＸ４のうちの別のものが、Ｌ７への前記結合を表し、
（Ｘ２）＝Ｘ１の場合、ＲＸ５、ＲＸ６、ＲＸ７、ＲＸ８のうちの１つが、Ｌ１への前記結合を表し、ＲＸ５、ＲＸ６、ＲＸ７、ＲＸ８のうちの別のものが、Ｌ１’への前記結合を表し、
（Ｘ２）＝Ｘ２の場合、ＲＸ５、ＲＸ６、ＲＸ７、ＲＸ８のうちの１つが、Ｌ２への前記結合を表し、ＲＸ５、ＲＸ６、ＲＸ７、ＲＸ８のうちの別のものが、Ｌ２’への前記結合を表し、
（Ｘ２）＝Ｘ３の場合、ＲＸ５、ＲＸ６、ＲＸ７、ＲＸ８のうちの１つが、Ｌ３への前記結合を表し、ＲＸ５、ＲＸ６、ＲＸ７、ＲＸ８のうちの別のものが、Ｌ３’への前記結合を表し、
（Ｘ２）＝Ｘ４の場合、ＲＸ５、ＲＸ６、ＲＸ７、ＲＸ８のうちの１つが、Ｌ４への前記結合を表し、ＲＸ５、ＲＸ６、ＲＸ７、ＲＸ８のうちの別のものが、Ｌ６への前記結合を表し、
（Ｘ２）＝Ｘ５の場合、ＲＸ５、ＲＸ６、ＲＸ７、ＲＸ８のうちの１つが、Ｌ５への前記結合を表し、ＲＸ５、ＲＸ６、ＲＸ７、ＲＸ８のうちの別のものが、Ｌ７への前記結合を表し、
（Ｘ３）＝Ｘ１の場合、ＲＸ９が、Ｌ１への前記結合を表し、ＲＸ１０が、Ｌ１’への前記結合を表し、
（Ｘ３）＝Ｘ２の場合、ＲＸ９が、Ｌ２への前記結合を表し、ＲＸ１０が、Ｌ２’への前記結合を表し、
（Ｘ３）＝Ｘ３の場合、ＲＸ９が、Ｌ３への前記結合を表し、ＲＸ１０が、Ｌ３’への前記結合を表し、
（Ｘ３）＝Ｘ４の場合、ＲＸ９が、Ｌ４への前記結合を表し、ＲＸ１０が、Ｌ６への前記結合を表し、
（Ｘ３）＝Ｘ５の場合、ＲＸ９が、Ｌ５への前記結合を表し、ＲＸ１０が、Ｌ７への前記結合を表し、
（Ｘ４）＝Ｘ１の場合、ＲＸ１１、ＲＸ１２のうちの一方が、Ｌ１への前記結合を表し、ＲＸ１１、ＲＸ１２のうちの他方が、Ｌ１’への前記結合を表し、
（Ｘ４）＝Ｘ２の場合、ＲＸ１１、ＲＸ１２のうちの一方が、Ｌ２への前記結合を表し、ＲＸ１１、ＲＸ１２のうちの他方が、Ｌ２’への前記結合を表し、
（Ｘ４）＝Ｘ３の場合、ＲＸ１１、ＲＸ１２のうちの一方が、Ｌ３への前記結合を表し、ＲＸ１１、ＲＸ１２のうちの他方が、Ｌ３’への前記結合を表し、
（Ｘ４）＝Ｘ４の場合、ＲＸ１１、ＲＸ１２のうちの一方が、Ｌ４への前記結合を表し、ＲＸ１１、ＲＸ１２のうちの他方が、Ｌ６への前記結合を表し、
（Ｘ４）＝Ｘ５の場合、ＲＸ１１、ＲＸ１２のうちの一方が、Ｌ５への前記結合を表し、ＲＸ１１、ＲＸ１２のうちの他方が、Ｌ７への前記結合を表し、
（Ｘ５）＝Ｘ１の場合、ＲＸ１３、ＲＸ１４、ＲＸ１５、ＲＸ１６のうちの１つが、Ｌ１への前記結合を表し、ＲＸ１３、ＲＸ１４、ＲＸ１５、ＲＸ１６のうちの別のものが、Ｌ１’への前記結合を表し、
（Ｘ５）＝Ｘ２の場合、ＲＸ１３、ＲＸ１４、ＲＸ１５、ＲＸ１６のうちの１つが、Ｌ２への前記結合を表し、ＲＸ１３、ＲＸ１４、ＲＸ１５、ＲＸ１６のうちの別のものが、Ｌ２’への前記結合を表し、
（Ｘ５）＝Ｘ３の場合、ＲＸ１３、ＲＸ１４、ＲＸ１５、ＲＸ１６のうちの１つが、Ｌ３への前記結合を表し、ＲＸ１３、ＲＸ１４、ＲＸ１５、ＲＸ１６のうちの別のものが、Ｌ３’への前記結合を表し、
（Ｘ５）＝Ｘ４の場合、ＲＸ１３、ＲＸ１４、ＲＸ１５、ＲＸ１６のうちの１つが、Ｌ４への前記結合を表し、ＲＸ１３、ＲＸ１４、ＲＸ１５、ＲＸ１６のうちの別のものが、Ｌ６への前記結合を表し、
（Ｘ５）＝Ｘ５の場合、ＲＸ１３、ＲＸ１４、ＲＸ１５、ＲＸ１６のうちの１つが、Ｌ５への前記結合を表し、ＲＸ１３、ＲＸ１４、ＲＸ１５、ＲＸ１６のうちの別のものが、Ｌ７への前記結合を表し、
Ｌ１、Ｌ１’、Ｌ２、Ｌ２’、Ｌ３、Ｌ３’、Ｌ４、Ｌ５、Ｌ６またはＬ７への結合を指さないＲＸ１、ＲＸ２、ＲＸ３、ＲＸ４、ＲＸ５、ＲＸ６、ＲＸ７、ＲＸ８、ＲＸ１３、ＲＸ１４、ＲＸ１５、ＲＸ１６の基は、それぞれ独立して、水素、（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する脂肪族基からなる群から選択される基であり、
ＸＸ１、ＸＸ２は、それぞれ独立して、Ｏ、Ｓからなる群から選択され、ＸＸ３は、Ｏ、Ｓ、−ＣＨ２−からなる群から選択され、
各場合において、（ｘｉｉＸ１）で示される前記結合は、前記化学構造（Ｉ）、（ＩＩ）および（ＩＩＩ）における「＊」、「＃」、「＆」、「§」および「＄」で各場合において示される前記結合に対応し、
各場合において、（ｘｉｉｉＸ１）で示される前記結合は、前記化学構造（Ｉ）、（ＩＩ）および（ＩＩＩ）における結合に対応し、ｍ１＝０、ｍ２＝０、ｍ３＝０、ｍ４＝０またはｍ５＝０の各場合において、それぞれ、「＊＊」、「＃＃」、「＆＆」、「§§」または「＄＄」に結合し、ｍ１＞０、ｍ２＞０、ｍ３＞０、ｍ４＞０またはｍ５＞０の各場合において、それぞれ、Ｙ１、Ｙ２、Ｙ３、Ｙ４またはＹ５に結合する］
から選択される非共役有機基である、請求項２から５までのいずれか１項記載の電極材料。
【請求項７】
前記化学構造（Ｉ）、（ＩＩ）および（ＩＩＩ）におけるＹ１、Ｙ２、Ｙ３、Ｙ４、Ｙ５が、それぞれ独立して、下記構造（Ｙ１）、（Ｙ２）、（Ｙ３）、（Ｙ４）、（Ｙ５）：
【化１６】
2021521576.tif 000134
［式中、
ＲＹ１、ＲＹ２、ＲＹ３、ＲＹ４、ＲＹ５、ＲＹ６、ＲＹ７、ＲＹ８、ＲＹ９、ＲＹ１０、ＲＹ１１、ＲＹ１２、ＲＹ１３、ＲＹ１４、ＲＹ１５、ＲＹ１６は、それぞれ独立して、水素、（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する脂肪族基からなる群から選択され、
ＸＹ１、ＸＹ２は、それぞれ独立して、Ｏ、Ｓからなる群から選択され、ＸＹ３は、Ｏ、Ｓ、−ＣＨ２−からなる群から選択され、
各場合において、（ｘｖＹ１）で示される前記結合は、前記化学構造（Ｉ）、（ＩＩ）および（ＩＩＩ）における「＊＊」、「＃＃」、「＆＆」、「§§」および「＄＄」で示される結合に対応し、
各場合において、（ｘｉｖＹ１）で示される前記結合は、前記化学構造（Ｉ）、（ＩＩ）および（ＩＩＩ）におけるＸ１、Ｘ２、Ｘ３、Ｘ４またはＸ５に結合する結合に対応する］
から選択される非共役スペーサ単位である、請求項２から６までのいずれか１項記載の電極材料。
【請求項８】
前記イオン液体が、構造Ｑ＋Ａ−
［式中、
Ｑ＋は、構造（Ｑ１）、（Ｑ２）、（Ｑ３）、（Ｑ４）、（Ｑ５）
【化１７】
2021521576.tif 000135
［式中、
ＲＱ１、ＲＱ２、ＲＱ３、ＲＱ４、ＲＱ５、ＲＱ６、ＲＱ７、ＲＱ８は、それぞれ独立して、（ハロ）アルキル基、シクロアルキル基からなる群から選択され、
ＲＱ９、ＲＱ１０、ＲＱ１１、ＲＱ１２、ＲＱ１３、ＲＱ１４、ＲＱ１５、ＲＱ１６、ＲＱ１７、ＲＱ１８、ＲＱ１９、ＲＱ２０、ＲＱ２１、ＲＱ２２、ＲＱ２３、ＲＱ２４、ＲＱ２５、ＲＱ２６、ＲＱ２７、ＲＱ２８、ＲＱ２９、ＲＱ３０、ＲＱ３１、ＲＱ３２、ＲＱ３３、ＲＱ３４、ＲＱ３５は、それぞれ独立して、水素、少なくとも１つのエーテル基、シクロアルキル基を有することができる（ハロ）アルキル基からなる群から選択される］
からなる群から選択されるカチオンであり、
Ａ−は、特に、ホスフェート、ホスホネート、アルキルホスホネート、モノアルキルホスフェート、ジアルキルホスフェート、ビス［トリフルオロメタンスルホニル］イミド、（ハロ）アルキルスルホネート、（ハロ）アルキルサルフェート、ビス［フルオロスルホニル］イミド、塩化物、ジシアナミド、ヘキサフルオロホスフェート、サルフェート、テトラフルオロボレート、トリフルオロメタンスルホネート、パークロレート、硫酸水素、（ハロ）アルキルカルボキシレート、フォルメート、ビスオキサラトボレート、テトラクロロアルミネート、リン酸二水素、モノアルキルリン酸水素、ナイトレートからなる群から選択されるアニオンである］
を有する、請求項１から７までのいずれか１項記載の電極材料。
【請求項９】
前記電極材料に包含される前記イオン液体の総重量が、前記電極材料に包含される主鎖における前記非共役有機レドックスポリマーＰの総重量に基づいて、０．１重量％〜１０００重量％の範囲にある、請求項１から８までのいずれか１項記載の電極材料。
【請求項１０】
前記導電性添加剤が、炭素材料、導電性ポリマー、金属、半金属、（半）金属化合物からなる群から選択される、請求項１から９までのいずれか１項記載の電極材料。
【請求項１１】
前記電極材料に包含される前記導電性添加剤の総重量が、前記電極材料に包含される前記レドックスポリマーＰの総重量に基づいて、０．１重量％〜１０００重量％の範囲にある、請求項１から１０までのいずれか１項記載の電極材料。
【請求項１２】
好ましくは、ポリテトラフルオロエチレン、ポリフッ化ビニリデン、ポリヘキサフルオロプロピレン、ポリ塩化ビニル、ポリカーボネート、ポリスチレン、ポリアクリレート、ポリメタクリレート、ポリスルホン、セルロース誘導体、ポリウレタンからなる群から選択されるポリマーであるバインダー添加剤をさらに含む、請求項１から１１までのいずれか１項記載の電極材料。
【請求項１３】
前記電極材料に包含される前記バインダー添加剤の総重量が、前記電極材料に包含される前記レドックスポリマーＰの総重量に基づいて、０．００１重量％〜１００重量％の範囲にある、請求項１２記載の電極材料。
【請求項１４】
請求項１から１３までのいずれか１項記載の電極材料と、特に、金属、炭素材料、酸化物材料からなる群から選択される基材とを含む、電極。
【請求項１５】
請求項１４記載の電極を含む、電荷蓄積手段、特に、二次電池。
【請求項１６】
下記工程：
（ａ）主鎖中で非共役である少なくとも１種の有機レドックスポリマーＰと、少なくとも１種のイオン液体と、少なくとも１種の導電性添加剤と、場合により少なくとも１種の溶媒と、場合により少なくとも１種のバインダー添加剤とを混合して、混合物Ｍを得る工程と、
（ｂ）前記混合物Ｍを基材に塗工する工程と、
（ｃ）場合により、少なくとも部分的に前記溶媒を除去する工程と
を含む、電極を製造する方法。
【請求項１７】
工程（ａ）において、請求項２から７までのいずれか１項記載の非共役有機レドックスポリマーＰを使用する、請求項１６記載の方法。
【請求項１８】
工程（ａ）において、請求項８記載の前記Ｑ＋Ａ−で示されるイオン液体を使用する、請求項１６または１７記載の方法。
【請求項１９】
工程（ａ）において使用される前記イオン液体の総重量が、工程（ａ）において使用される前記主鎖中で非共役である前記有機レドックスポリマーＰの総重量に基づいて、０．１重量％〜１０００重量％の範囲にある、請求項１６から１８までのいずれか１項記載の方法。
【請求項２０】
工程（ａ）において使用される前記導電性添加剤が、炭素材料、導電性ポリマー、金属、半金属、（半）金属化合物からなる群から選択される、請求項１６から１９までのいずれか１項記載の方法。
【請求項２１】
工程（ａ）において使用される前記導電性添加剤の総重量が、工程（ａ）において使用される前記主鎖中で非共役である前記有機レドックスポリマーＰの総重量に基づいて、０．１重量％〜１０００重量％の範囲にある、請求項１６から２０までのいずれか１項記載の方法。
【請求項２２】
好ましくは、ポリテトラフルオロエチレン、ポリフッ化ビニリデン、ポリヘキサフルオロプロピレン、ポリ塩化ビニル、ポリカーボネート、ポリスチレン、ポリアクリレート、ポリメタクリレート、ポリスルホン、セルロース誘導体、ポリウレタンからなる群から選択されるバインダー添加剤を、工程（ａ）において使用する、請求項１６から２１までのいずれか１項記載の方法。
【請求項２３】
工程（ａ）において使用される前記バインダー添加剤の総重量が、工程（ａ）において使用される前記主鎖中で非共役である前記有機レドックスポリマーＰの総重量に基づいて、０．００１重量％〜１００重量％の範囲にある、請求項２２記載の方法。
【請求項２４】
好ましくは、Ｎ−メチル−２−ピロリドン、水、ジメチルスルホキシド、エチレンカーボネート、プロピレンカーボネート、ジメチルカーボネート、メチルエチルカーボネート、γ−ブチロラクトン、テトラヒドロフラン、ジオキソラン、スルホラン、Ｎ，Ｎ’−ジメチルホルムアミド、Ｎ，Ｎ’−ジメチルアセトアミドからなる群から選択される溶媒を、工程（ａ）において使用する、請求項１６から２３までのいずれか１項記載の方法。
【請求項２５】
得られる前記混合物Ｍ中の前記ポリマーＰの濃度が１０〜１０００ｍｇ／ｍｌの範囲となるのに十分な量の溶媒を、工程（ａ）において使用する、請求項２４記載の方法。
【請求項２６】
工程（ｂ）における前記基材が、金属、炭素材料、酸化物材料からなる群から選択される、請求項１６から２５までのいずれか１項記載の方法。
【請求項２７】
請求項１６から２６までのいずれか１項記載の方法により得ることができる、電極。
【請求項２８】
請求項２７記載の電極を含む、電荷蓄積手段、特に、二次電池。
【発明の詳細な説明】
【技術分野】
【０００１】
本発明は、従来の電極材料と比較して、改善された容量を特徴とする新規な電極材料に関する。また、本発明は、電極を製造するための方法およびこの方法により得られる電極に関する。
【０００２】
発明の背景
有機電池は、電荷を蓄積するための活性電極材料として、有機電荷蓄積材料を使用する電気化学電池である。これらの電池は、多くの利点と、金属ベースの電荷蓄積材料とは基本的に異なる作用メカニズムとを有する。
【０００３】
文献には、多数の有機貯蔵材料が記載されている。概要は、S. Muench, A. Wild, C. Friebe, B. Haupler, T. Janoschka, U.S. Schubert, Chem. Rev. 2016, 116, 9438-9484（以下、「Muench et al.」）という論文に示されている。
【０００４】
これらの有機貯蔵材料からの電極の製造において、電極材料は、典型的には、導電性添加剤、例えば、炭素材料、および場合により、バインダー添加剤と混合され、基材に塗工される。
【０００５】
このようにして得られた電極は、続けて、対電極と共に電池に組み込まれる。このような電池の構造は、当業者に公知である（Muench et al.）。これらの電池では、金属塩（例えば、リチウム塩）またはイオン液体を含む多数の電解質を使用可能である。
【０００６】
このようにして得られた電極は、良好な容量を有するが、この技術分野では、有機電荷蓄積材料に基づく電極の容量を改善する必要性が依然として存在する。
【０００７】
したがって、本発明によって対処される課題は、有機貯蔵材料から製造され、同等の電極と比較して高い容量を有する電極材料を提供することであった。
【０００８】
ここで、驚くべきことに、特定の有機ポリマー電荷蓄積材料から製造された電極において、容量の明確な増加が達成可能であることが見出された。
【０００９】
具体的には、電極の製造において、導電性添加剤と同様に、イオン液体をさらなる成分として添加すると、主鎖中で非共役である有機レドックスポリマーにおいて、容量が改善されたことが見出された。
【００１０】
米国特許出願公開第２０１７／０２２２２３２号明細書および米国特許第９，３９７，３４１号明細書、同第９，５２０，５９８号明細書および同第９，２７６，２９２号明細書には、イオン液体が存在するＺｎ／ＭｎＯ２電池における電極、すなわち、金属ベースであり、したがって有機ではない電荷蓄積手段が記載されている。
【００１１】
この観察は、特に、対応するポリマーが主鎖中で共役している有機電荷蓄積材料への、例えば、国際公開第２０１７／２２０９６５号の実施例１または２に記載されているポリマーへの、イオン液体の対応する添加が、匹敵する効果を何ら有していないことから、全く驚くべきことであった。
【００１２】
発明の詳細な説明
Ｉ．本発明の第１の態様：電極材料
本発明は、第１の態様において、少なくとも１種の導電性添加剤と、少なくとも１種のイオン液体と、主鎖中で非共役である少なくとも１種の有機レドックスポリマーＰとを含む、電極材料に関する。
【００１３】
本発明に係る電極材料は、特に、電荷蓄積手段のための電極要素の電極スラリーまたは表面被覆である。
【００１４】
Ｉ．１  レドックスポリマーＰ
本発明の目的で、本発明の第１の態様における電極材料に包含される、主鎖中で非共役である有機レドックスポリマーＰは、２つの構造的特徴：
（１）共役が存在しないポリマー骨格（「主鎖」）、
（２）共役が存在するか、または共役が存在しないポリマー骨格に、規則的に、または不規則に結合したレドックス活性有機基
から構成される。
【００１５】
Ｉ．１．α）  本発明の目的で、本発明の第１の態様における電極材料に包含される、主鎖中で非共役である有機レドックスポリマーＰは、特に、化学構造（Ｉ）で示される互いに連結した繰り返し単位ｎ１および／または化学構造（ＩＩ）で示される互いに連結した繰り返し単位ｎ２および／または化学構造（ＩＩＩ）で示される互いに連結した繰り返し単位ｎ３、好ましくは、化学構造（Ｉ）で示される互いに連結した繰り返し単位ｎ１および／または化学構造（ＩＩＩ）で示される互いに連結した繰り返し単位ｎ３、より好ましくは、化学構造（Ｉ）で示される互いに連結した繰り返し単位ｎ１
【化１】
2021521576.tif 000002
［式中、
ｎ１、ｎ２およびｎ３は、それぞれ独立して、≧４の整数、好ましくは、４〜１０６の範囲の整数、より好ましくは、１０〜１０５の範囲の整数、さらにより好ましくは、１００〜１０４の範囲の整数であり、
ｍ１、ｍ２、ｍ３、ｍ４およびｍ５は、それぞれ独立して、≧０の整数、好ましくは、０〜１０６の範囲の整数、より好ましくは、０〜１０５の範囲の整数、より好ましくは、０〜１０４の範囲の整数、より好ましくは、０〜１０の範囲の整数、最も好ましくは、それぞれ０であり、
ポリマーＰ内の化学構造（Ｉ）で示される繰り返し単位は、同じであるか、または少なくとも部分的に互いに異なり、
ポリマーＰ内の化学構造（ＩＩ）で示される繰り返し単位は、同じであるか、または少なくとも部分的に互いに異なり、
ポリマーＰ内の化学構造（ＩＩＩ）で示される繰り返し単位は、同じであるか、または少なくとも部分的に互いに異なり、
該ポリマー内の化学構造（Ｉ）で示される繰り返し単位は、特定の繰り返し単位における「＊＊」で示される結合が隣接する繰り返し単位における「＊」で示される結合に連結するように互いに連結しており、
該ポリマー内の化学構造（ＩＩ）で示される繰り返し単位は、特定の繰り返し単位における「＃＃」で示される結合が隣接する繰り返し単位における「＃」で示される結合に連結し、特定の繰り返し単位における「＆＆」で示される結合が隣接する繰り返し単位における「＆」で示される結合に連結するように互いに連結しており、
該ポリマー内の化学構造（ＩＩＩ）で示される繰り返し単位は、特定の繰り返し単位における「§§」で示される結合が隣接する繰り返し単位における「§」で示される結合に連結し、特定の繰り返し単位における「＄＄」で示される結合が隣接する繰り返し単位における「＄」で示される結合に連結するように互いに連結しており、
Ｘ１、Ｘ２、Ｘ３、Ｘ４、Ｘ５は、それぞれ独立して、有機二重結合、有機三重結合、オキシランもしくはアジリジンからなる群からの重合反応により形成される非共役有機基またはポリマー類似反応により形成される非共役有機基であり、
Ｙ１、Ｙ２、Ｙ３、Ｙ４、Ｙ５は、それぞれ独立して、非共役有機スペーサ単位であり、
Ｌ１、Ｌ２、Ｌ３、Ｌ４、Ｌ５、Ｌ６、Ｌ７は、それぞれ独立して、直接結合、有機リンカー単位からなる群から選択され、
Ｌ１’、Ｌ２’、Ｌ３’は、それぞれ独立して、直接結合、有機リンカー単位からなる群から選択され、Ｌ１’、Ｌ２’、Ｌ３’は、好ましくは、直接結合であり、
Ｒ１、Ｒ２、Ｒ４、Ｒ５、Ｒ１’、Ｒ２’、Ｒ３’は、それぞれ独立して、好ましくは、レドックス活性芳香族イミド官能基（Ａ）、少なくとも１つの安定な酸素ラジカルを含むレドックス活性有機官能基（Ｂ）、レドックス活性アントラキノン／カルバゾール官能基（Ｃ）、レドックス活性ジアルコキシベンゼン官能基（Ｄ）、レドックス活性ベンゾキノン官能基（Ｅ）、レドックス活性トリフェニルアミン官能基（Ｇ）、レドックス活性ビオロゲン官能基（Ｈ）、レドックス活性フェロセン官能基（Ｊ）からなる群から選択される有機レドックス活性基であり、Ｒ１’、Ｒ２’、Ｒ３’はそれぞれ、水素基であることもでき、
より好ましくは、Ｒ１、Ｒ２、Ｒ４、Ｒ５は、それぞれ独立して、好ましくは、レドックス活性芳香族イミド官能基（Ａ）、少なくとも１つの安定な酸素ラジカルを含むレドックス活性有機官能基（Ｂ）、レドックス活性アントラキノン／カルバゾール官能基（Ｃ）、レドックス活性ジアルコキシベンゼン官能基（Ｄ）、レドックス活性ベンゾキノン官能基（Ｅ）、レドックス活性トリフェニルアミン官能基（Ｇ）、レドックス活性ビオロゲン官能基（Ｈ）、レドックス活性フェロセン官能基（Ｊ）からなる群から選択される有機レドックス活性基であり、Ｒ１’、Ｒ２’、Ｒ３’はそれぞれ、水素基であり、
さらにより好ましくは、Ｒ１、Ｒ２、Ｒ４、Ｒ５は、それぞれ独立して、少なくとも１つの安定な酸素ラジカルを含むレドックス活性有機官能基（Ｂ）、レドックス活性アントラキノン／カルバゾール官能基（Ｃ）からなる群から選択される有機レドックス活性基であり、Ｒ１’、Ｒ２’、Ｒ３’はそれぞれ、水素基である］
を含む。
【００１６】
項目Ｉ．１．α）に係るポリマーＰ内の化学構造（Ｉ）で示される繰り返し単位は、同じであるか、または少なくとも部分的に互いに異なる。項目Ｉ．１．α）に係るポリマーＰ内の化学構造（ＩＩ）で示される繰り返し単位は、同じであるか、または少なくとも部分的に互いに異なる。項目Ｉ．１．α）に係るポリマーＰ内の化学構造（ＩＩＩ）で示される繰り返し単位は、同じであるか、または少なくとも部分的に互いに異なる。
【００１７】
「少なくとも部分的に互いに異なる」は、少なくとも２つの繰り返し単位が互いに異なることを意味する。
【００１８】
これは、とりわけ、化学構造（Ｉ）の場合において、ポリマーＰに包含される互いに連結した繰り返し単位ｎ１の少なくとも２つが、Ｒ１、Ｒ１’、Ｌ１、Ｌ１’、Ｘ１、Ｙ１基の少なくとも１つおよび／またはｍ１の値において異なることを意味する。
【００１９】
これは、とりわけ、化学構造（ＩＩ）の場合において、ポリマーＰに包含される互いに連結した繰り返し単位ｎ２の少なくとも２つが、Ｒ２、Ｒ２’、Ｒ３’、Ｌ２、Ｌ２’、Ｌ３、Ｌ３’、Ｘ２、Ｘ３、Ｙ２、Ｙ３基の少なくとも１つおよび／またはｍ２またはｍ３の値において異なることを意味する。
【００２０】
これは、とりわけ、化学構造（ＩＩＩ）の場合において、ポリマーＰに包含される互いに連結した繰り返し単位ｎ３の少なくとも２つが、Ｒ４、Ｒ５、Ｌ４、Ｌ５、Ｌ６、Ｌ７、Ｘ４、Ｘ５、Ｙ４、Ｙ５基の少なくとも１つおよび／またはｍ４もしくはｍ５の値において異なることを意味する。
【００２１】
「＊」で示される結合において化学構造（Ｉ）に存在する本発明に係るレドックスポリマーＰの１番目の繰り返し単位の末端基および「＊＊」で示される結合において化学構造（Ｉ）に存在する本発明に係るレドックスポリマーＰのｎ１番目の繰り返し単位の末端基は、特に限定されず、本発明に係るレドックスポリマーＰを調製するための方法に使用される重合法の結果である。このため、それらは、開始剤または繰り返し単位の末端フラグメントであることができる。好ましくは、これらの末端基は、水素、ハロゲン、ヒドロキシル、置換されていない基または−ＣＮ、−ＯＨ、ハロゲンにより置換されている脂肪族基（特に、置換されていないまたは相応に置換されているアルキル基であることができる）、（ヘテロ）芳香族基（好ましくは、フェニル基、ベンジル基またはα−ヒドロキシベンジルである）から選択される。
【００２２】
「＃」および「＆」で示される結合において化学構造（ＩＩ）に存在する本発明に係るレドックスポリマーＰの１番目の繰り返し単位の末端基ならびに「＃＃」および「＆＆」で示される結合において化学構造（ＩＩ）に存在する本発明に係るレドックスポリマーＰのｎ２番目の繰り返し単位の末端基は、特に限定されず、本発明に係るレドックスポリマーＰを調製するための方法に使用される重合法の結果である。このため、それらは、開始剤または繰り返し単位の末端フラグメントであることができる。好ましくは、これらの末端基は、水素、ハロゲン、ヒドロキシル、置換されていない基または−ＣＮ、−ＯＨ、ハロゲンにより置換されている脂肪族基（特に、置換されていないまたは相応に置換されているアルキル基であることができる）、（ヘテロ）芳香族基（好ましくは、フェニル基、ベンジル基またはα−ヒドロキシベンジルである）から選択される。
【００２３】
「§」および「＄」で示される結合において化学構造（ＩＩＩ）に存在する本発明に係るレドックスポリマーＰの１番目の繰り返し単位の末端基ならびに「§§」および「＄＄」で示される結合において化学構造（ＩＩＩ）に存在する本発明に係るレドックスポリマーＰのｎ３番目の繰り返し単位の末端基は、特に限定されず、本発明に係るレドックスポリマーＰを調製するための方法に使用される重合法の結果である。このため、それらは、開始剤または繰り返し単位の末端フラグメントであることができる。好ましくは、これらの末端基は、水素、ハロゲン、ヒドロキシル、置換されていない基または−ＣＮ、−ＯＨ、ハロゲンにより置換されている脂肪族基（特に、置換されていないまたは相応に置換されているアルキル基であることができる）、（ヘテロ）芳香族基（好ましくは、フェニル基、ベンジル基またはα−ヒドロキシベンジルである）から選択される。
【００２４】
Ｉ．１．β）  項目Ｉ．１．α）で定義された本発明の第１の態様の好ましい実施形態では、本発明の第１の態様における電極材料に包含される、主鎖中で非共役である有機レドックスポリマーＰは、化学構造（Ｉ）で示される互いに連結した繰り返し単位ｎ１
【化２】
2021521576.tif 000003
［式中、
ｎ１は、≧４の整数、好ましくは、４〜１０６の範囲の整数、より好ましくは、１０〜１０５の範囲の整数、より好ましくは、１００〜１０４の範囲の整数であり、
ｍ１は、≧０の整数、好ましくは、０〜１０６の範囲の整数、より好ましくは、０〜１０５の範囲の整数、より好ましくは、０〜１０４の範囲の整数、さらにより好ましくは、０〜１０の範囲の整数、最も好ましくは、各場合において０であり、
ポリマーＰ内の化学構造（Ｉ）で示される繰り返し単位は、同じであるか、または少なくとも部分的に互いに異なり、
該ポリマー内の化学構造（Ｉ）で示される繰り返し単位は、特定の繰り返し単位における「＊＊」で示される結合が隣接する繰り返し単位における「＊」で示される結合に連結するように互いに連結しており、
Ｘ１は、有機二重結合、有機三重結合、オキシランもしくはアジリジンからなる群からの重合反応により形成される非共役有機基またはポリマー類似反応により形成される非共役有機基であり、
Ｙ１は、非共役有機スペーサ単位であり、
Ｌ１、Ｌ１’は、それぞれ独立して、直接結合、有機リンカー単位からなる群から選択され、
好ましくは、Ｌ１は、直接結合、有機リンカー単位からなる群から選択され、Ｌ１’は、直接結合であり、
好ましくは、Ｒ１、Ｒ１’は、それぞれ独立して、レドックス活性芳香族イミド官能基（Ａ）、少なくとも１つの安定な酸素ラジカルを含むレドックス活性有機官能基（Ｂ）、レドックス活性アントラキノン／カルバゾール官能基（Ｃ）、レドックス活性ジアルコキシベンゼン官能基（Ｄ）、レドックス活性ベンゾキノン官能基（Ｅ）、レドックス活性トリフェニルアミン官能基（Ｇ）、レドックス活性ビオロゲン官能基（Ｈ）、レドックス活性フェロセン官能基（Ｊ）からなる群から選択される有機レドックス活性基であり、Ｒ１’は、水素基であることもでき、
より好ましくは、Ｒ１は、レドックス活性芳香族イミド官能基（Ａ）、少なくとも１つの安定な酸素ラジカルを含むレドックス活性有機官能基（Ｂ）、レドックス活性アントラキノン／カルバゾール官能基（Ｃ）、レドックス活性ジアルコキシベンゼン官能基（Ｄ）、レドックス活性ベンゾキノン官能基（Ｅ）、レドックス活性トリフェニルアミン官能基（Ｇ）、レドックス活性ビオロゲン官能基（Ｈ）、レドックス活性フェロセン官能基（Ｊ）からなる群から好ましく選択される有機レドックス活性基であり、Ｒ１’は、水素基であり、
さらにより好ましくは、Ｒ１は、少なくとも１つの安定な酸素ラジカルを含むレドックス活性有機官能基（Ｂ）、レドックス活性アントラキノン／カルバゾール官能基（Ｃ）からなる群から選択される有機レドックス活性基であり、Ｒ１’は、水素基である］
を含む。
【００２５】
項目Ｉ．１．β）に係るポリマーＰ内の化学構造（Ｉ）で示される繰り返し単位は、同じであるか、または少なくとも部分的に互いに異なる。
【００２６】
「少なくとも部分的に互いに異なる」は、少なくとも２つの繰り返し単位が互いに異なることを意味する。
【００２７】
これは、とりわけ、化学構造（Ｉ）の場合において、ポリマーＰに包含される互いに連結した繰り返し単位ｎ１の少なくとも２つが、Ｒ１、Ｒ１’、Ｌ１、Ｌ１’、Ｘ１、Ｙ１基の少なくとも１つおよび／またはｍ１の値において異なることを意味する。
【００２８】
「＊」で示される結合において化学構造（Ｉ）に存在する本発明に係るレドックスポリマーＰの１番目の繰り返し単位の末端基および「＊＊」で示される結合において化学構造（ＩＩ）に存在する本発明に係るレドックスポリマーＰのｎ１番目の繰り返し単位の末端基は、特に限定されず、本発明に係るレドックスポリマーＰを調製するための方法に使用される重合法の結果である。このため、それらは、開始剤または繰り返し単位の末端フラグメントであることができる。好ましくは、これらの末端基は、水素、ハロゲン、ヒドロキシル、置換されていない基または−ＣＮ、−ＯＨ、ハロゲンにより置換されている脂肪族基（特に、置換されていないか、または相応して置換されているアルキル基であることができる）、（ヘテロ）芳香族基（好ましくは、フェニル基、ベンジル基またはα−ヒドロキシベンジルである）から選択される。
【００２９】
Ｉ．１．１  レドックス活性基
本発明の第１の態様では、構造（Ｉ）、（ＩＩ）および（ＩＩＩ）におけるＲ１、Ｒ２、Ｒ４、Ｒ５、Ｒ１’、Ｒ２’、Ｒ３’に選択可能な有機レドックス活性基は、好ましくは、項目Ｉ．１．α）、より好ましくは、項目Ｉ．１．β）で定義されたように、さらなる制限を何ら受けることはない。当業者であれば、有機電池に使用することができる有機レドックス活性基を知っている。それらは、各ポリマーの合成と共に、例えば、Muench et al.に記載されている。項目Ｉ．１．α）および項目Ｉ．１．β）に記載されたように、有機レドックス活性基は、好ましくは、レドックス活性芳香族イミド官能基（Ａ）、少なくとも１つの安定な酸素ラジカルを含むレドックス活性有機官能基（Ｂ）、レドックス活性アントラキノン／カルバゾール官能基（Ｃ）、レドックス活性ジアルコキシベンゼン官能基（Ｄ）、レドックス活性ベンゾキノン官能基（Ｅ）、レドックス活性トリフェニルアミン官能基（Ｇ）、レドックス活性ビオロゲン官能基（Ｈ）、レドックス活性フェロセン官能基（Ｊ）からなる群から選択され、より好ましくは、レドックス活性芳香族イミド官能基（Ａ）、少なくとも１つの安定な酸素ラジカルを含むレドックス活性有機官能基（Ｂ）、レドックス活性アントラキノン／カルバゾール官能基（Ｃ）からなる群から選択され、さらにより好ましくは、少なくとも１つの安定な酸素ラジカルを含むレドックス活性有機官能基（Ｂ）、レドックス活性アントラキノン／カルバゾール官能基（Ｃ）からなる群から選択され、有機レドックス活性基は、最も好ましくは、少なくとも１つの安定な酸素ラジカルを含むレドックス活性有機官能基（Ｂ）である。
【００３０】
Ｉ．１．１．１  レドックス活性芳香族イミド官能基（Ａ）
本発明の目的で、「レドックス活性芳香族イミド官能基」は、イミド官能基が１つまたは２つの芳香環の炭素原子と共に環を形成している、レドックス活性有機基を意味する。
【００３１】
Ａ．１  項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、レドックス活性芳香族イミド官能基（Ａ）である場合に、これは、とりわけ、本発明に従って、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、それぞれ独立して、下記構造（Ａ１）を有し、Ｒ２、Ｒ４、Ｒ５の場合には、それぞれ独立して、下記構造（Ａ２）：
【化３】
2021521576.tif 000004
［式中、
（Ａ１）におけるＡｒ１基または（Ａ２）におけるＡｒ２基は、それぞれ独立して、１つ以上、好ましくは、１〜６個の（ヘテロ）芳香環を含む（ヘテロ）芳香族基であり、
（Ａ１）におけるＡｒ１の（ヘテロ）芳香環または（Ａ２）におけるＡｒ２の（ヘテロ）芳香環は、それぞれ独立して、（ハロ）アルキル基、アルケニル基、アルキニル基、（ハロ）アルコキシ基、シクロアルキル基、カルボニルアルキル基、−Ｃ（＝Ｏ）−Ｈ、カルボン酸エステル基、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択され、好ましくは、ハロゲン、（ハロ）アルキル基、（ハロ）アルコキシ基、カルボン酸基、カルボン酸エステルからなる群から選択される少なくとも１つの基により置換されていてもよく、
（Ａ１）において、Ａｒ１の環原子のうちの２つは、各場合において、２つの炭素原子ＣＡ１１およびＣＡ１２ならびに窒素原子ＮＡ１３と共に、５員環、６員環または７員環、好ましくは、５員環または６員環を形成しており、
（Ａ２）において、Ａｒ２の環原子のうちの２つは、各場合において、２つの炭素原子ＣＡ２１およびＣＡ２２ならびに窒素原子ＮＡ２６と共に、５員環、６員環または７員環、好ましくは、５員環または６員環を形成しており、Ａｒ２の２つの異なる環原子は、各場合において、２つの炭素原子ＣＡ２３およびＣＡ２４ならびに窒素原子ＮＡ２５と共に、５員環、６員環または７員環、好ましくは、５員環または６員環を形成しており、
Ａｒ１における同じ（ヘテロ）芳香環中の２つの芳香族炭素原子またはＡｒ２における同じ（ヘテロ）芳香環中の２つの芳香族炭素原子は、二価の脂肪族基を介して架橋していることもでき、同二価の脂肪族基は、好ましくは、アルキレン、（チオ）エーテルまたは式〜（ＣＨ２）ｐＡ１１−Ｃ（＝Ｏ）−（ＮＲＡＰ１）−Ｃ（＝Ｏ）−（ＣＨ２）ｐＡ１２〜［式中、ＲＡＰ１＝水素基、ハロゲン基、（ハロ）アルキル基または（ハロ）アルコキシ基であり、ｐＡ１１＝０または１であり、ｐＡ１２＝０または１である］で示される二価の基であり、
Ａｒ１基が複数の（ヘテロ）芳香環を含む場合には、これら同士が、Ａｒ１において、少なくとも部分的に縮合していてもよく、
Ａｒ２基が複数の（ヘテロ）芳香環を含む場合には、これら同士が、Ａｒ２において、少なくとも部分的に縮合していてもよく、
Ａｒ１基が複数の（ヘテロ）芳香環を含む場合には、Ａｒ１における異なる（ヘテロ）芳香環からの２つの芳香族炭素原子は、直接結合により、またはヘテロ原子（好ましくは、−Ｏ−または−Ｓ−、より好ましくは、−Ｏ−である）、二価の脂肪族基（好ましくは、アルキレン、（チオ）エーテルまたは式〜（ＣＨ２）ｐＡ１３−Ｃ（＝Ｏ）−（ＮＲＡＰ２）−Ｃ（＝Ｏ）−（ＣＨ２）ｐＡ１４〜［式中、ＲＡＰ２＝水素基、ハロゲン基、（ハロ）アルキル基または（ハロ）アルコキシ基であり、好ましくは、ＲＡＰ２＝水素基、アルキル基であり、ｐＡ１３＝０または１であり、ｐＡ１４＝０または１である］からなる群から選択される基を介して架橋していることもでき、
Ａｒ２基が複数の（ヘテロ）芳香環を含む場合には、Ａｒ２における異なる（ヘテロ）芳香環からの２つの芳香族炭素原子は、直接結合により、またはヘテロ原子（好ましくは、−Ｏ−または−Ｓ−、より好ましくは、−Ｏ−である）、二価の脂肪族基（好ましくは、アルキレン、（チオ）エーテルまたは式〜（ＣＨ２）ｐＡ２３−Ｃ（＝Ｏ）−（ＮＲＡＰ４）−Ｃ（＝Ｏ）−（ＣＨ２）ｐＡ２４〜［式中、ＲＡＰ４＝水素基、ハロゲン基、（ハロ）アルキル基または（ハロ）アルコキシ基であり、好ましくは、ＲＡＰ４＝水素基、アルキル基であり、ｐＡ２３＝０または１であり、ｐＡ２４＝０または１である］からなる群から選択される基を介して架橋していることもでき、
（ｉ）および（ｉｉ）で示される結合は、Ａｒ１の芳香族炭素原子から生じ、
Ｒ１＝（Ａ１）の場合、（ｉ）、（ｉｉ）、（ｉｉｉ）で示される結合のうちの１つは、Ｌ１への結合であり、
Ｒ１’＝（Ａ１）の場合、（ｉ）、（ｉｉ）、（ｉｉｉ）で示される結合のうちの１つは、Ｌ１’への結合であり、
Ｒ２’＝（Ａ１）の場合、（ｉ）、（ｉｉ）、（ｉｉｉ）で示される結合のうちの１つは、Ｌ２’への結合であり、
Ｒ３’＝（Ａ１）の場合、（ｉ）、（ｉｉ）、（ｉｉｉ）で示される結合のうちの１つは、Ｌ３’への結合であり、
Ｒ２＝（Ａ１）の場合、（ｉ）、（ｉｉ）、（ｉｉｉ）で示される結合のうちの１つは、Ｌ２への結合であり、（ｉ）、（ｉｉ）、（ｉｉｉ）で示される結合のうちの別のものは、Ｌ３への結合であり、
Ｒ４＝（Ａ１）の場合、（ｉ）、（ｉｉ）、（ｉｉｉ）で示される結合のうちの１つは、Ｌ４への結合であり、（ｉ）、（ｉｉ）、（ｉｉｉ）で示される結合のうちの別のものは、Ｌ５への結合であり、
Ｒ５＝（Ａ１）の場合、（ｉ）、（ｉｉ）、（ｉｉｉ）で示される結合のうちの１つは、Ｌ６への結合であり、（ｉ）、（ｉｉ）、（ｉｉｉ）で示される結合のうちの別のものは、Ｌ７への結合であり、
Ｒ２＝（Ａ２）の場合、（ｉｖ）で示される結合は、Ｌ２への結合であり、（ｖ）で示される結合は、Ｌ３への結合であり、
Ｒ４＝（Ａ２）の場合、（ｉｖ）で示される結合は、Ｌ４への結合であり、（ｖ）で示される結合は、Ｌ５への結合であり、
Ｒ５＝（Ａ２）の場合、（ｉｖ）で示される結合は、Ｌ６への結合であり、（ｖ）で示される結合は、Ｌ７への結合であり、
その場合には、Ｌ１、Ｌ２、Ｌ３、Ｌ４、Ｌ５、Ｌ６、Ｌ７、Ｌ１’、Ｌ２’またはＬ３’への結合ではない（ｉ）および（ｉｉ）で示される各結合が、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸基、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択され、好ましくは、水素、ハロゲン、（ハロ）アルキル基、（ハロ）アルコキシ基、カルボン酸基、カルボン酸エステルからなる群から選択される基に結合しており、
（ｉｉｉ）で示される結合は、Ｌ１、Ｌ２、Ｌ３、Ｌ４、Ｌ５、Ｌ６、Ｌ７、Ｌ１’、Ｌ２’またはＬ３’への結合ではない場合、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸基、カルボキサミド、カルボン酸エステル、シアノ、ヒドロキシル、ハロゲンからなる群から選択され、好ましくは、水素、ハロゲン、（ハロ）アルキル基、（ハロ）アルコキシ基、カルボン酸基、カルボン酸エステルからなる群から選択される基に結合している］
を有することを意味する。
【００３２】
Ａ．２  前述の項目Ａ．１の好ましい実施形態では、Ａｒ１は、（Ａ１１）、（Ａ１２）、（Ａ１３）、（Ａ１４）、（Ａ１５）、（Ａ１６）、（Ａ１７）、（Ａ１８）、（Ａ１９）、（Ａ２０）、（Ａ２１）
【化４】
2021521576.tif 000005
［式中、
構造（Ａ１１）、（Ａ１２）、（Ａ１３）、（Ａ１４）、（Ａ１５）、（Ａ１６）、（Ａ１７）、（Ａ１８）、（Ａ１９）、（Ａ２０）、（Ａ２１）におけるＣＡｒ１１で標識された芳香族炭素原子は、構造（Ａ１）におけるＣＡ１１で標識された炭素原子への直接結合を有し、
構造（Ａ１１）、（Ａ１２）、（Ａ１３）、（Ａ１４）、（Ａ１５）、（Ａ１６）、（Ａ１７）、（Ａ１８）、（Ａ１９）、（Ａ２０）、（Ａ２１）におけるＣＡｒ１２で標識された芳香族炭素原子は、構造（Ａ１）におけるＣＡ１２で標識された炭素原子への直接結合を有し、
（Ａ１８）におけるＸＡ１９は、直接結合、ヘテロ原子（好ましくは、−Ｏ−または−Ｓ−、より好ましくは、−Ｏ−である）、二価の脂肪族基（好ましくは、アルキレン、（チオ）エーテルまたは式〜（ＣＨ２）ｐＡ１３−Ｃ（＝Ｏ）−（ＮＲＡＰ２）−Ｃ（＝Ｏ）−（ＣＨ２）ｐＡ１４〜［式中、ＲＡＰ２＝水素基、ハロゲン基、（ハロ）アルキル基または（ハロ）アルコキシ基であり、好ましくは、ＲＡＰ２＝水素基、アルキル基であり、ｐＡ１３＝０または１であり、ｐＡ１４＝０または１である］からなる群から選択される基であり、
ＸＡ１９は、より好ましくは、−Ｏ−、アルキレン、直接結合からなる群から選択され、ＸＡ１９は、最も好ましくは、−Ｏ−であり、
構造（Ａ１）における（ｉ）および（ｉｉ）で示される結合は、構造（Ａ１１）、（Ａ１２）、（Ａ１３）、（Ａ１４）、（Ａ１５）、（Ａ１６）、（Ａ１７）、（Ａ１８）、（Ａ１９）、（Ａ２０）および（Ａ２１）の場合には、ＣＡ１１およびＣＡ１２で標識された炭素原子以外の構造（Ａ１１）、（Ａ１２）、（Ａ１３）、（Ａ１４）、（Ａ１５）、（Ａ１６）、（Ａ１７）、（Ａ１８）、（Ａ１９）、（Ａ２０）および（Ａ２１）における２つの芳香族炭素原子から生じ、
または、構造（Ａ１８）の場合には、ＣＡ１１およびＣＡ１２で標識された炭素原子とＸＡ１９に結合した芳香族炭素原子との両方以外の構造（Ａ１８）における２つの芳香族炭素原子からそれぞれ生じ、
ＣＡ１１、ＣＡ１２、ＸＡ１９、Ｌ１、Ｌ１’、Ｌ２’、Ｌ３’、Ｌ２、Ｌ３、Ｌ４、Ｌ５、Ｌ６またはＬ７への結合を有さない構造（Ａ１１）、（Ａ１２）、（Ａ１３）、（Ａ１４）、（Ａ１５）、（Ａ１６）、（Ａ１７）、（Ａ１８）、（Ａ１９）、（Ａ２０）および（Ａ２１）における芳香族炭素原子は、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸基、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される基、好ましくは、水素、ハロゲン、（ハロ）アルキル基、（ハロ）アルコキシ基、カルボン酸基、カルボン酸エステルからなる群から選択される基に結合しており、
構造（Ａ１１）、（Ａ１２）、（Ａ１３）、（Ａ１４）、（Ａ１５）、（Ａ１６）、（Ａ１７）、（Ａ１８）、（Ａ１９）、（Ａ２０）、（Ａ２１）内の同じであるか、または異なる芳香環における２つの芳香族炭素原子は、式〜（ＣＨ２）ｐＡ１５−Ｃ（＝Ｏ）−（ＮＲＡＰ３）−Ｃ（＝Ｏ）−（ＣＨ２）ｐＡ１６〜［式中、ＲＡＰ３＝水素基、ハロゲン基、（ハロ）アルキル基または（ハロ）アルコキシ基であり、好ましくは、ＲＡＰ３＝水素基、アルキル基であり、ｐＡ１５＝０または１であり、ｐＡ１６＝０または１である］で示される二価の基を介して架橋していることもでき、
Ａｒ２は、（Ａ２２）、（Ａ２３）、（Ａ２４）、（Ａ２５）、（Ａ２６）、（Ａ２７）、（Ａ２８）、（Ａ２９）、（Ａ３０）、（Ａ３１）、（Ａ３２）
【化５】
2021521576.tif 000006
［式中、
構造（Ａ２２）、（Ａ２３）、（Ａ２４）、（Ａ２５）、（Ａ２６）、（Ａ２７）、（Ａ２８）、（Ａ２９）、（Ａ３０）、（Ａ３１）または（Ａ３２）におけるＣＡｒ２１で標識された芳香族炭素原子は、構造（Ａ２）におけるＣＡ２１で標識された炭素原子への直接結合を有し、
構造（Ａ２２）、（Ａ２３）、（Ａ２４）、（Ａ２５）、（Ａ２６）、（Ａ２７）、（Ａ２８）、（Ａ２９）、（Ａ３０）、（Ａ３１）または（Ａ３２）におけるＣＡｒ２２で標識された芳香族炭素原子は、構造（Ａ２）におけるＣＡ２２で標識された炭素原子への直接結合を有し、
構造（Ａ２２）、（Ａ２３）、（Ａ２４）、（Ａ２５）、（Ａ２６）、（Ａ２７）、（Ａ２８）、（Ａ２９）、（Ａ３０）、（Ａ３１）、（Ａ３２）におけるＣＡ２１およびＣＡ２２以外、構造（Ａ２９）の場合にはまた、ＸＡ２９に結合した芳香族炭素原子以外の２つのさらなる芳香族炭素原子が互いに、オルトまたはパラにある場合、それぞれ、構造（Ａ２）におけるＣＡ２３またはＣＡ２４で標識された炭素原子に直接結合しており、
（Ａ２９）におけるＸＡ２９は、直接結合、ヘテロ原子（好ましくは、−Ｏ−または−Ｓ−、より好ましくは、−Ｏ−である）、二価の脂肪族基（好ましくは、アルキレン、（チオ）エーテルまたは式〜（ＣＨ２）ｐＡ１７−Ｃ（＝Ｏ）−（ＮＲＡＰ４）−Ｃ（＝Ｏ）−（ＣＨ２）ｐＡ１８〜［式中、ＲＡＰ４＝水素基、ハロゲン基、（ハロ）アルキル基または（ハロ）アルコキシ基であり、好ましくは、ＲＡＰ４＝水素基、アルキル基であり、ｐＡ１７＝０または１であり、ｐＡ１８＝０または１である］からなる群から選択され、
ＸＡ２９は、より好ましくは、−Ｏ−、アルキレン、直接結合からなる群から選択され、ＸＡ２９は、最も好ましくは、−Ｏ−であり、
ＣＡ２１、ＣＡ２２、ＣＡ２３、ＣＡ２４、ＸＡ２９への結合を有さない構造（Ａ２２）、（Ａ２３）、（Ａ２４）、（Ａ２５）、（Ａ２６）、（Ａ２７）、（Ａ２８）、（Ａ２９）、（Ａ３０）、（Ａ３１）、（Ａ３２）における芳香族炭素原子は、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸基、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される基、好ましくは、水素、ハロゲン、（ハロ）アルキル基、（ハロ）アルコキシ基、カルボン酸基、カルボン酸エステルからなる群から選択される基に結合している］
からなる群から選択される構造を有する。
【００３３】
Ａ．３  前述の項目Ａ．１またはＡ．２の好ましい実施形態では、項目Ｉ．１．α）および項目Ｉ．１．β）で定義された本発明の第１の態様での構造（Ｉ）、（ＩＩ）または（ＩＩＩ）におけるＲ１、Ｒ２、Ｒ４、Ｒ５、Ｒ１’、Ｒ２’、Ｒ３’基またはＲ１、Ｒ２、Ｒ４、Ｒ５基またはＲ１、Ｒ１’基またはＲ１基が、各場合において、レドックス活性芳香族イミド官能基（Ａ）である場合において、本発明が意味するものは、Ｒ１、Ｒ１’、Ｒ２’、Ｒ３’が、それぞれ独立して、下記構造（Ａ１０１）、（Ａ１０２）、（Ａ１０３）、（Ａ１０４）：
【化６】
2021521576.tif 000007
［式中、
Ｒ１についての（ｉｉｉＡ１）で示される結合は、Ｌ１への結合であり、Ｒ１’については、Ｌ１’への結合であり、Ｒ２’については、Ｌ２’への結合であり、Ｒ３’については、Ｌ３’への結合であり、
ＸＡ１０２は、直接結合、ヘテロ原子（好ましくは、−Ｏ−または−Ｓ−、より好ましくは、−Ｏ−である）、二価の脂肪族基（好ましくは、アルキレン、（チオ）エーテルまたは式〜（ＣＨ２）ｐＡ１１−Ｃ（＝Ｏ）−（ＮＲＡＰ１）−Ｃ（＝Ｏ）−（ＣＨ２）ｐＡ１２〜［式中、ＲＡＰ１＝水素基、ハロゲン基、（ハロ）アルキル基または（ハロ）アルコキシ基であり、好ましくは、ＲＡＰ１＝水素基、アルキル基であり、ｐＡ１１＝０または１であり、ｐＡ１２＝０または１である］からなる群から選択され、
ＸＡ１０２は、より好ましくは、−Ｏ−、アルキレン、直接結合からなる群から選択され、ＸＡ１０２は、最も好ましくは、−Ｏ−であり、
ＲＡ１０１、ＲＡ１０２、ＲＡ１０３、ＲＡ１０４、ＲＡ１０５、ＲＡ１０６、ＲＡ１０７、ＲＡ１０８、ＲＡ１０９、ＲＡ１１０、ＲＡ１１２、ＲＡ１１３、ＲＡ１１４、ＲＡ１１５、ＲＡ１１６、ＲＡ１１７、ＲＡ１１８、ＲＡ１１９、ＲＡ１２０、ＲＡ１２１、ＲＡ１２２、ＲＡ１２３、ＲＡ１２４、ＲＡ１２５、ＲＡ１２６、ＲＡ１２７は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸基、カルボキサミド、カルボン酸エステル、シアノ、ヒドロキシル、ハロゲンからなる群から選択され、好ましくは、水素、ハロゲン、（ハロ）アルキル基、（ハロ）アルコキシ基、カルボン酸基、カルボン酸エステルからなる群から選択され、より好ましくは、水素、ハロゲン、（ハロ）アルキル基、（ハロ）アルコキシ基、カルボン酸エステルからなる群から選択され、さらにより好ましくは、水素、ハロゲン、（ハロ）アルキル基、（ハロ）アルコキシ基からなる群から選択され、さらにより好ましくは、水素、アルキル基からなる群から選択され、最も好ましくは、それぞれ水素であり、
ＲＡ１１１は、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸基、カルボキサミド、カルボン酸エステル、シアノ、ヒドロキシル、ハロゲンからなる群から選択され、好ましくは、水素、ハロゲン、（ハロ）アルキル基、（ハロ）アルコキシ基、カルボン酸基、カルボン酸エステルからなる群から選択され、好ましくは、水素、ハロゲン、（ハロ）アルキル基、（ハロ）アルコキシ基、カルボン酸基、カルボン酸エステルからなる群から選択され、より好ましくは、水素、ハロゲン、（ハロ）アルキル基、（ハロ）アルコキシ基、カルボン酸エステルからなる群から選択され、さらにより好ましくは、水素、ハロゲン、（ハロ）アルキル基、（ハロ）アルコキシ基からなる群から選択され、さらにより好ましくは、水素、アルキル基からなる群から選択され、最も好ましくは、水素であり、
その場合において、Ｒ２、Ｒ４、Ｒ５は、それぞれ独立して、下記構造（Ａ２０１）、（Ａ２０２）、（Ａ２０３）、（Ａ２０４）：
【化７】
2021521576.tif 000008
［式中、
Ｒ２についての（ｖＡ２）で示される結合は、Ｌ２への結合を表し、Ｒ４については、Ｌ４への結合を表し、Ｒ５については、Ｌ６への結合を表し、
Ｒ２についての（ｖｉＡ２）で示される結合は、Ｌ３への結合を表し、Ｒ４については、Ｌ５への結合を表し、Ｒ５については、Ｌ７への結合を表し、
（Ａ２０２）におけるＸＡ２０２は、直接結合、ヘテロ原子（好ましくは、−Ｏ−または−Ｓ−、より好ましくは、−Ｏ−である）、二価の脂肪族基（好ましくは、アルキレン、（チオ）エーテルまたは式〜（ＣＨ２）ｐＡ１７−Ｃ（＝Ｏ）−（ＮＲＡＰ４）−Ｃ（＝Ｏ）−（ＣＨ２）ｐＡ１８〜［式中、ＲＡＰ４＝水素基、ハロゲン基、（ハロ）アルキル基または（ハロ）アルコキシ基であり、好ましくは、ＲＡＰ４＝水素基、アルキル基であり、ｐＡ１７＝０または１であり、ｐＡ１８＝０または１である］からなる群から選択される基であり、
ＸＡ２０２は、より好ましくは、−Ｏ−、アルキレン、直接結合からなる群から選択され、ＸＡ２０２は、最も好ましくは、−Ｏ−であり、
ＲＡ２０１、ＲＡ２０２、ＲＡ２０３、ＲＡ２０４、ＲＡ２０５、ＲＡ２０６、ＲＡ２０７、ＲＡ２０８、ＲＡ２０９、ＲＡ２１０、ＲＡ２１１、ＲＡ２１２、ＲＡ２１３、ＲＡ２１４、ＲＡ２１５、ＲＡ２１６、ＲＡ２１７、ＲＡ２１８、ＲＡ２１９、ＲＡ２２０は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸基、カルボキサミド、カルボン酸エステル、シアノ、ヒドロキシル、ハロゲンからなる群から選択され、好ましくは、水素、ハロゲン、（ハロ）アルキル基、（ハロ）アルコキシ基、カルボン酸基、カルボン酸エステルからなる群から選択され、より好ましくは、水素、ハロゲン、アルキル基からなる群から選択され、さらにより好ましくは、水素、アルキル基からなる群から選択され、最も好ましくは、それぞれ水素である］
からなる群から選択される］
からなる群から選択されることである。
【００３４】
Ａ．４  前述の項目Ａ．３の好ましい実施形態では、項目Ｉ．１．α）および項目Ｉ．１．β）で定義された本発明の第１の態様での構造（Ｉ）、（ＩＩ）または（ＩＩＩ）におけるＲ１、Ｒ２、Ｒ４、Ｒ５、Ｒ１’、Ｒ２’、Ｒ３’基またはＲ１、Ｒ２、Ｒ４、Ｒ５基またはＲ１、Ｒ１’基またはＲ１基が、各場合において、レドックス活性芳香族イミド官能基（Ａ）である場合において、本発明が意味することは、Ｒ１、Ｒ１’、Ｒ２’、Ｒ３’基またはＲ１、Ｒ１’基またはＲ１基が、それぞれ独立して、Ａ．３で定義された構造（Ａ１０１）、（Ａ１０３）からなる群から選択され、好ましくは、それぞれ、（ｉｉｉＡ１）、ＲＡ１０１、ＲＡ１０２、ＲＡ１０３、ＲＡ１０４、ＲＡ１１２、ＲＡ１１３、ＲＡ１１４、ＲＡ１１５、ＲＡ１１６、ＲＡ１１７の定義が項目Ａ．３で定義されている構造（Ａ１０１）を有することである。その場合、Ｒ２、Ｒ４、Ｒ５基は、それぞれ独立して、Ａ．３で定義された構造（Ａ２０１）、（Ａ２０２）からなる群から選択され、好ましくは、それぞれ、（ｖＡ２）、（ｖｉＡ２）、ＸＡ２０２、ＲＡ２０１、ＲＡ２０２、ＲＡ２０３、ＲＡ２０４、ＲＡ２０５、ＲＡ２０６、ＲＡ２０７、ＲＡ２０８は、項目Ａ．３で定義されたとおりである。
【００３５】
Ａ．５  本発明の第１の態様の特に好ましい実施形態では、Ｉ．１．β）および項目Ａ．４で定義されたように、本発明の第１の態様における電極材料に包含される、主鎖中で非共役である有機レドックスポリマーＰは、特に、化学構造（Ｉ）で示される、互いに連結した繰り返し単位ｎ１
【化８】
2021521576.tif 000009
［式中、
ｎ１は、≧４の整数、より好ましくは、４〜１０６の範囲の整数、より好ましくは、１０〜１０５の範囲の整数、より好ましくは、１００〜１０４の範囲の整数であり、
ｍ１は、≧０の整数、好ましくは、０〜１０６の範囲の整数、より好ましくは、０〜１０５の範囲の整数、より好ましくは、０〜１０４の範囲の整数、さらにより好ましくは、０〜１０の範囲の整数、最も好ましくは、各場合において０であり、
ポリマーＰ内の化学構造（Ｉ）で示される繰り返し単位は、同じであるか、または少なくとも部分的に互いに異なり、
該ポリマー内の化学構造（Ｉ）で示される繰り返し単位は、特定の繰り返し単位における「＊＊」で示される結合が隣接する繰り返し単位における「＊」で示される結合に連結するように互いに連結しており、
Ｘ１は、有機二重結合、有機三重結合、オキシランもしくはアジリジンからなる群からの重合反応により形成される非共役有機基またはポリマー類似反応により形成される非共役有機基であり、
Ｙ１は、非共役有機スペーサ単位であり、
Ｌ１、Ｌ１’は、それぞれ独立して、直接結合、有機リンカー単位からなる群から選択され、
好ましくは、Ｌ１は、直接結合、有機リンカー単位からなる群から選択され、Ｌ１’は、直接結合であり、
Ｒ１、Ｒ１’は、それぞれ独立して、レドックス活性芳香族イミド官能基（Ａ）であり、Ｒ１’は、水素基であることもでき、好ましくは、Ｒ１は、レドックス活性芳香族イミド官能基（Ａ）であり、Ｒ１’は、水素基であり、
レドックス活性芳香族イミド官能基（Ａ）は、好ましくは、構造（Ａ１０１）
【化９】
2021521576.tif 000010
［式中、
Ｒ１についての（ｉｉｉＡ１）で示される結合は、Ｌ１への結合であり、Ｒ１’については、Ｌ１’への結合であり、
ＲＡ１０１、ＲＡ１０２、ＲＡ１０３、ＲＡ１０４は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸基、カルボキサミド、カルボン酸エステル、シアノ、ヒドロキシル、ハロゲンからなる群から選択され、好ましくは、水素、ハロゲン、（ハロ）アルキル基、（ハロ）アルコキシ基、カルボン酸基、カルボン酸エステルからなる群から選択され、より好ましくは、水素、ハロゲン、（ハロ）アルキル基、（ハロ）アルコキシ基、カルボン酸基、カルボン酸エステルからなる群から選択され、さらにより好ましくは、水素、ハロゲン、（ハロ）アルキル基からなる群から選択され、さらにより好ましくは、水素、アルキル基からなる群から選択され、ＲＡ１０１、ＲＡ１０２、ＲＡ１０３、ＲＡ１０４は、最も好ましくは、それぞれ水素である］
を有する］
を含む。
【００３６】
Ｉ．１．１．２  少なくとも１つの安定な酸素ラジカルを含むレドックス活性有機官能基（Ｂ）
本発明の目的で、「少なくとも１つの安定な酸素ラジカルを含むレドックス活性有機官能基」は、安定な酸素ラジカル（Ｏ●）を含むレドックス活性酸素ラジカルを意味する。
【００３７】
Ｂ．１  項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、少なくとも１つの安定な酸素ラジカルを含むレドックス活性有機官能基（Ｂ）である場合に、これは、とりわけ、本発明に従って、Ｒ１、Ｒ２、Ｒ４、Ｒ５、Ｒ１’、Ｒ２’、Ｒ３’基またはＲ１、Ｒ２、Ｒ４、Ｒ５、基またはＲ１、Ｒ１’基、またはＲ１基が、それぞれ独立して、下記構造（Ｂ１）、（Ｂ２）：
【化１０】
2021521576.tif 000011
［式中、
構造（Ｂ１）において、窒素原子ＮＡｒＢ１は、脂肪族環ＡｒＢ１の一部であり、同ＡｒＢ１は、窒素原子ＮＡｒＢ１と共に、さらなるヘテロ原子、好ましくは、Ｎおよびヘテロ原子を含み、好ましくは、−Ｎ（アルキル）−、−ＮＨ−、−Ｎ（Ｏ●）−からなる群から選択される基を含んでいてもよく、１つ以上のさらなる脂肪族環または芳香環に縮合していてもよく、１つ以上のさらなる脂肪族環にスピロ結合を介して結合していてもよく、同さらなる脂肪族環はそれぞれ、次に、場合により、さらなるヘテロ原子、好ましくは、Ｎおよびヘテロ原子を含有し、好ましくは、−Ｎ（アルキル）−、−ＮＨ−、−Ｎ（Ｏ●）−からなる群から選択される基を有し、
ＡｒＢ１の少なくとも１つの環炭素原子は、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンから選択され基により、好ましくは、（ハロ）アルキル基、シクロアルキル基から選択される基により置換されていてもよく、
（ｖｉ）および（ｖｉｉ）で示される結合は、ＡｒＢ１の環炭素原子から、および／またはＡｒＢ１に縮合しているか、もしくはスピロ結合を介して結合している環の環炭素原子から生じ、
Ｒ１＝（Ｂ１）の場合、（ｖｉ）で示される結合は、Ｌ１への結合であり、（ｖｉｉ）で示される結合は、水素への結合であり、
Ｒ１’＝（Ｂ１）の場合、（ｖｉ）で示される結合は、Ｌ１’への結合であり、（ｖｉｉ）で示される結合は、水素への結合であり、
Ｒ２’＝（Ｂ１）の場合、（ｖｉ）で示される結合は、Ｌ２’への結合であり、（ｖｉｉ）で示される結合は、水素への結合であり、
Ｒ３’＝（Ｂ１）の場合、（ｖｉ）で示される結合は、Ｌ３’への結合であり、（ｖｉｉ）で示される結合は、水素への結合であり、
Ｒ２＝（Ｂ１）の場合、（ｖｉ）で示される結合は、Ｌ２への結合であり、（ｖｉｉ）で示される結合は、Ｌ３への結合であり、
Ｒ４＝（Ｂ１）の場合、（ｖｉ）で示される結合は、Ｌ４への結合であり、（ｖｉｉ）で示される結合は、Ｌ５への結合であり、
Ｒ５＝（Ｂ１）の場合、（ｖｉ）で示される結合は、Ｌ６への結合であり、（ｖｉｉ）で示される結合は、Ｌ７への結合であり、
Ｒ１、Ｒ１’、Ｒ２’またはＲ３’＝（Ｂ２）の場合、（ｖｉｉｉ）で示される結合は、Ｌ１、Ｌ１’、Ｌ２’またはＬ３’への結合であり、ＲＢ１、ＲＢ２、ＲＢ３、ＲＢ４、ＲＢ５、ＲＢ６、ＲＢ７、ＲＢ８は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択され、好ましくは、水素、（ハロ）アルキル、シクロアルキルからなる群から選択され、
Ｒ２、Ｒ４またはＲ５＝（Ｂ２）の場合、（ｖｉｉｉ）で示される結合は、Ｌ２、Ｌ４またはＬ６への結合であり、ＲＢ７、ＲＢ８基のうちの一方は、Ｌ３、Ｌ５またはＬ７への直接結合であり、その場合、ＲＢ１、ＲＢ２、ＲＢ３、ＲＢ４、ＲＢ５、ＲＢ６基およびＬ３、Ｌ５またはＬ７への直接結合ではない２つのＲＢ７、ＲＢ８基のうちのそれは、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択され、好ましくは、水素、（ハロ）アルキル、シクロアルキルからなる群から選択される］
のうちの一方から選択されることを意味する。
【００３８】
Ｂ．２  前述の項目Ｂ．１の好ましい実施形態では、構造（Ｂ１）は、下記構造（Ｂ１１）、（Ｂ１２）、（Ｂ１３）、好ましくは、下記構造（Ｂ１１）：
【化１１】
2021521576.tif 000012
［式中、
ＸＢ１は、フェニレン、好ましくは、１，２−フェニレン、（αＢ１１）−ＣＲＸＢ１１ＲＸＢ１２−Ｃ’Ｈ−ＣＲＸＢ１３ＲＸＢ１４−（βＢ１１）、（αＢ１１）−Ｃ’Ｈ−ＣＲＸＢ１５ＲＸＢ１６−（βＢ１１）、（αＢ１１）−Ｃ’＝ＣＲＸＢ１７−（βＢ１１）からなる群から選択される二価の基であり、
ＲＸＢ１１、ＲＸＢ１２、ＲＸＢ１３、ＲＸＢ１４、ＲＸＢ１５、ＲＸＢ１６、ＲＸＢ１７は、それぞれ独立して、水素、（ハロ）アルキルからなる群から選択され、好ましくは、全て水素であり、
各場合において、「（αＢ１１）」は、ＲＢ１１およびＲＢ１２に結合した炭素原子への結合を表し、各場合において、「（βＢ１１）」は、ＲＢ１３およびＲＢ１４に結合した炭素原子への結合を表し、「Ｃ」は、結合（ｖｉＢ１）が生じる炭素原子を表し、
ＸＢ１＝フェニレンの場合、（ｖｉＢ１）で示される結合は、フェニレン基の芳香環炭素原子のうちの１つから生じ、
Ｒ１、Ｒ１’、Ｒ２’、Ｒ３’が、（Ｂ１１）、（Ｂ１２）、（Ｂ１３）からなる群から選択される場合、（ｖｉＢ１）で示される結合は、Ｌ１、Ｌ２’、Ｌ３’またはＬ４’への結合であり、
ＲＢ１１、ＲＢ１２、ＲＢ１３、ＲＢ１４、ＲＢ１５、ＲＢ１６、ＲＢ１７、ＲＢ１８、ＲＢ１９、ＲＢ２０、ＲＢ２１、ＲＢ２２、ＲＢ２３、ＲＢ２４基は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択され、好ましくは、水素、（ハロ）アルキル、シクロアルキル、アルキルからなる群から選択され、より好ましくは、水素、メチル、エチル、ｎ−プロピル、イソプロピルからなる群から選択され、さらにより好ましくは、水素、メチルからなる群から選択され、それらは、最も好ましくは、全てメチルであり、
Ｒ２、Ｒ４、Ｒ５が、（Ｂ１１）、（Ｂ１２）、（Ｂ１３）からなる群から選択される場合、（ｖｉ）で示される結合は、Ｌ２、Ｌ４またはＬ６への結合であり、
Ｒ２が、式（Ｂ１１）、（Ｂ１２）または（Ｂ１３）で示される構造である場合、ＲＢ１１、ＲＢ１５またはＲＢ１９は、各場合において、Ｌ３への結合であり、
Ｒ４が、式（Ｂ１１）、（Ｂ１２）または（Ｂ１３）で示される構造である場合、ＲＢ１１、ＲＢ１５またはＲＢ１９は、各場合において、Ｌ５への結合であり、
Ｒ５が、式（Ｂ１１）、（Ｂ１２）または（Ｂ１３）で示される構造である場合、ＲＢ１１、ＲＢ１５またはＲＢ１９は、各場合において、Ｌ７への結合であり、
その場合、Ｌ３、Ｌ５またはＬ７に結合していないＲＢ１１、ＲＢ１５およびＲＢ１９ならびにＲＢ１２、ＲＢ１３、ＲＢ１４、ＲＢ１６、ＲＢ１７、ＲＢ１８、ＲＢ２０、ＲＢ２１、ＲＢ２２、ＲＢ２３、ＲＢ２４基は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択され、好ましくは、水素、（ハロ）アルキル、シクロアルキル、アルキルからなる群から選択され、より好ましくは、水素、メチル、エチル、ｎ−プロピル、イソプロピルからなる群から選択され、さらにより好ましくは、水素、メチルからなる群から選択され、それらは、最も好ましくは、全てメチルである］
からなる群から選択される構造を有する。
【００３９】
Ｂ．３  本発明の第１の態様の特に好ましい実施形態では、Ｉ．１．β）で定義されたように、本発明の第１の態様における電極材料に包含される、主鎖中で非共役である有機レドックスポリマーＰは、特に、化学構造（Ｉ）で示される互いに連結した繰り返し単位ｎ１
【化１２】
2021521576.tif 000013
［式中、
ｎ１は、≧４の整数、より好ましくは、４〜１０６の範囲の整数、より好ましくは、１０〜１０５の範囲の整数、より好ましくは、１００〜１０４の範囲の整数であり、
ｍ１は、≧０の整数、好ましくは、０〜１０６の範囲の整数、より好ましくは、０〜１０５の範囲の整数、より好ましくは、０〜１０４の範囲の整数、さらにより好ましくは、０〜１０の範囲の整数、最も好ましくは、各場合において０であり、
ポリマーＰ内の化学構造（Ｉ）で示される繰り返し単位は、同じであるか、または少なくとも部分的に互いに異なり、
該ポリマー内の化学構造（Ｉ）で示される繰り返し単位は、特定の繰り返し単位における「＊＊」で示される結合が隣接する繰り返し単位における「＊」で示される結合に連結するように互いに連結しており、
Ｘ１は、有機二重結合、有機三重結合、オキシランもしくはアジリジンからなる群からの重合反応により形成される非共役有機基またはポリマー類似反応により形成される非共役有機基であり、
Ｙ１は、非共役有機スペーサ単位であり、
Ｌ１、Ｌ１’は、それぞれ独立して、直接結合、有機リンカー単位からなる群から選択され、好ましくは、Ｌ１は、直接結合、有機リンカー単位からなる群から選択され、Ｌ１’は、直接結合であり、
Ｒ１、Ｒ１’は、それぞれ独立して、少なくとも１つの安定な酸素ラジカルを含むレドックス活性有機官能基（Ｂ）であり、Ｒ１’は、水素基であることもでき、好ましくは、Ｒ１は、少なくとも１つの安定な酸素ラジカルを含むレドックス活性有機官能基（Ｂ）であり、Ｒ１’は、水素基であり、
少なくとも１つの安定な酸素ラジカルを含むレドックス活性有機官能基（Ｂ）は、より好ましくは、下記構造（Ｂ１１１）、（Ｂ１１２）、（Ｂ１１３）、（Ｂ１１４）、（Ｂ１１５）、（Ｂ１１６）、（Ｂ１１７）からなる群から選択され、さらにより好ましくは、下記構造（Ｂ１１１）、（Ｂ１１２）、（Ｂ１１３）、（Ｂ１１４）、（Ｂ１１５）からなる群から選択され、最も好ましくは、構造（Ｂ１１１）
【化１３】
2021521576.tif 000014
［式中、各場合において、Ｒ１についての（ｖｉＢ１１）で示される結合は、Ｌ１への結合であり、Ｒ１’については、Ｌ１’への結合である］
で示される化合物である］
を含む。
【００４０】
Ｉ．１．１．３  レドックス活性アントラキノン／カルバゾール官能基（Ｃ）
本発明の文脈において、「レドックス活性アントラキノン／カルバゾール官能基」は、アントラキノンまたはカルバゾールに由来する基本骨格を含むレドックス活性有機基を意味する。
【００４１】
Ｃ．１  項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性アントラキノン／カルバゾール官能基（Ｃ）である場合に、これは、とりわけ、本発明に従って、Ｒ１、Ｒ１’、Ｒ２’、Ｒ３’、またはＲ１、Ｒ１’、またはＲ１基が、それぞれ独立して、下記構造（Ｃ１）、（Ｃ２）からなる群から選択され、Ｒ２、Ｒ４、Ｒ５基は、それぞれ独立して、下記構造（Ｃ３）、（Ｃ４）：
【化１４】
2021521576.tif 000015
［式中、
構造（Ｃ１）において、ＣＡｒ３１およびＣＡｒ３２で表される炭素原子は、（ヘテロ）芳香族５員環または６員環の一部であり、ＣＡｒ３１およびＣＡｒ３２以外の炭素原子の少なくとも１つならびにこの環に少なくとも１つの窒素原子が存在する場合には、同窒素原子が、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される置換基により、好ましくは、ハロゲン、（ハロ）アルキル基、（ハロ）アルコキシ基から選択される基により置換されていてもよく、
構造（Ｃ１）において、ＣＡｒ３３およびＣＡｒ３４で表される炭素原子は、（ヘテロ）芳香族５員環または６員環の一部であり、ＣＡｒ３３およびＣＡｒ３４以外の炭素原子の少なくとも１つ、ならびにこの環に少なくとも１つの窒素原子が存在する場合には、同窒素原子は、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される置換基により、好ましくは、ハロゲン、（ハロ）アルキル基、（ハロ）アルコキシ基から選択される基により置換されていてもよく、
構造（Ｃ２）において、ＣＡｒ３５およびＣＡｒ３６またはＣＡｒ３７およびＣＡｒ３８で表される炭素原子は、（ヘテロ）芳香族５員環または６員環それぞれの一部であり、ＣＡｒ３５、ＣＡｒ３６、ＣＡｒ３７、ＣＡｒ３８以外の炭素原子の少なくとも１つ、ならびにこの環に少なくとも１つの窒素原子が存在する場合には、同窒素原子は、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される置換基により、好ましくは、ハロゲン、（ハロ）アルキル基、（ハロ）アルコキシ基から選択される基により置換されていてもよく、
構造（Ｃ３）において、ＣＡｒ３９およびＣＡｒ４０またはＣＡｒ４１およびＣＡｒ４２で表される炭素原子は、（ヘテロ）芳香族５員環または６員環それぞれの一部であり、ＣＡｒ３９、ＣＡｒ４０、ＣＡｒ４１およびＣＡｒ４２以外の炭素原子の少なくとも１つ、ならびに２つの環に少なくとも１つの窒素原子が存在する場合には、同窒素原子は、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される置換基により、好ましくは、ハロゲン、（ハロ）アルキル基、（ハロ）アルコキシ基から選択される基により置換されていてもよく、
構造（Ｃ４）において、ＣＡｒ４３およびＣＡｒ４４で表される炭素原子は、（ヘテロ）芳香族５員環または６員環の一部であり、ＣＡｒ４３およびＣＡｒ４４以外の炭素原子の少なくとも１つ、ならびにこの環に少なくとも１つの窒素原子が存在する場合には、同窒素原子は、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される置換基により、好ましくは、ハロゲン、（ハロ）アルキル基、（ハロ）アルコキシ基から選択される基により置換されていてもよく、
構造（Ｃ４）において、ＣＡｒ４５およびＣＡｒ４６で表される炭素原子は、（ヘテロ）芳香族５員環または６員環の一部であり、ＣＡｒ４５およびＣＡｒ４６以外の炭素原子の少なくとも１つ、ならびにこの環に少なくとも１つの窒素原子が存在する場合には、同窒素原子は、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択される置換基により、好ましくは、ハロゲン、（ハロ）アルキル基、（ハロ）アルコキシ基から選択される基により置換されていてもよく、
ＸＣ１、ＸＣ２、ＸＣ３、ＸＣ４、ＸＣ５、ＸＣ６は、それぞれ独立して、−Ｃ（＝ＹＣ１）−、−Ｏ−、−Ｓ−、−ＮＨ−、−Ｎ（ハロアルキル）−、−Ｎ（アルキル）−からなる群から選択され、
ＸＣ２、ＸＣ３、ＸＣ５、ＸＣ６はそれぞれ、直接結合であることもでき、
ＸＣ１、ＸＣ４は、一般式（αＣ１）−Ｃ（＝Ｏ）−Ｃ（＝Ｏ）−（βＣ１）基であることもでき、
（αＣ１）は、ＣＡｒ３１またはＣＡｒ３９への結合を表し、（βＣ１）は、ＣＡｒ３３またはＣＡｒ４２への結合を表し、
ＹＣ１は、Ｏ、Ｓおよび下記構造（ＹＣ１１）、（ＹＣ１２）、（ＹＣ１３）のうちの１つ
【化１５】
2021521576.tif 000016
［式中、
ＲＹＣ１２１、ＲＹＣ１２２は、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択され、好ましくは、水素、ハロゲン、（ハロ）アルキル基、（ハロ）アルコキシ基からなる群から選択され、より好ましくは、水素、アルキル基、アルコキシ基からなる群から選択され、さらにより好ましくは、水素、アルキル基からなる群から選択され、最も好ましくは、両方とも水素である］
からなる群から選択され、
ＣＡｒ３１およびＣＡｒ３２を含む（ヘテロ）芳香族５員環または６員環は、ＸＣ１およびＸＣ２に加えて、さらなる二価の有機基を介して、ＣＡｒ３３およびＣＡｒ３４を含む（ヘテロ）芳香族５員環または６員環に架橋していてもよく、同二価の有機基は、好ましくは、アルキレン基または式−Ｃ（＝Ｏ）−Ｃ（＝Ｏ）−で示される基であり、
ＣＡｒ３９およびＣＡｒ４０を含む（ヘテロ）芳香族５員環または６員環は、ＸＣ４およびＸＣ５に加えて、さらなる二価の有機基を介して、ＣＡｒ４１およびＣＡｒ４２を含む（ヘテロ）芳香族５員環または６員環に架橋していてもよく、同二価の有機基は、好ましくは、アルキレン基または式−Ｃ（＝Ｏ）−Ｃ（＝Ｏ）−で示される基であり、
（ｉｘ）で示される結合は、ＣＡｒ３１およびＣＡｒ３２を含む（ヘテロ）芳香族５員環または６員環を形成する原子の１つから生じ、
（ｘｉ）で示される結合は、ＣＡｒ３９およびＣＡｒ４０を含む（ヘテロ）芳香族５員環または６員環を形成する原子の１つから生じ、
（ｘｉｉ）で示される結合は、ＣＡｒ４１およびＣＡｒ４２を含む（ヘテロ）芳香族５員環または６員環を形成する原子の１つから生じ、
（ｘｉｖ）で示される結合は、ＣＡｒ４５およびＣＡｒ４６を含む（ヘテロ）芳香族５員環または６員環を形成する原子の１つから生じ、
Ｒ１＝（Ｃ１）または（Ｃ２）の場合、（ｉｘ）または（ｘ）で示される結合は、各場合において、Ｌ１への結合であり、
Ｒ１’＝（Ｃ１）または（Ｃ２）の場合、（ｉｘ）または（ｘ）で示される結合は、各場合において、Ｌ１’への結合であり、
Ｒ２’＝（Ｃ１）または（Ｃ２）の場合、（ｉｘ）または（ｘ）で示される結合は、各場合において、Ｌ２’への結合であり、
Ｒ３’＝（Ｃ１）または（Ｃ２）の場合、（ｉｘ）または（ｘ）で示される結合は、各場合において、Ｌ３’への結合であり、
Ｒ２＝（Ｃ３）または（Ｃ４）の場合、（ｘｉ）または（ｘｉｉｉ）で示される結合は、各場合において、Ｌ２への結合であり、（ｘｉｉ）または（ｘｉｖ）で示される結合は、各場合において、Ｌ３への結合であり、
Ｒ４＝（Ｃ３）または（Ｃ４）の場合、（ｘｉ）または（ｘｉｉｉ）で示される結合は、各場合において、Ｌ４への結合であり、（ｘｉｉ）または（ｘｉｖ）で示される結合は、各場合において、Ｌ５への結合であり、
Ｒ５＝（Ｃ３）または（Ｃ４）の場合、（ｘｉ）または（ｘｉｉｉ）で示される結合は、各場合において、Ｌ６への結合であり、（ｘｉｉ）または（ｘｉｖ）で示される結合は、各場合において、Ｌ７への結合である］
からなる群から選択される。
【００４２】
Ｃ．２  前述の項目Ｃ．１の好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、レドックス活性アントラキノン／カルバゾール官能基（Ｃ）である場合において意味するものは、Ｒ１、Ｒ２、Ｒ４、Ｒ５、Ｒ１’、Ｒ２’、Ｒ３’基またはＲ１、Ｒ２、Ｒ４、Ｒ５基またはＲ１、Ｒ１’基またはＲ１基が、それぞれ独立して、下記構造（Ｃ１１）、（Ｃ１２）、（Ｃ１３）、（Ｃ１４）、（Ｃ１５）、（Ｃ１６）、（Ｃ１７）、（Ｃ１８）、（Ｃ１９）、（Ｃ２０）：
【化１６】
2021521576.tif 000017
［式中、
ＸＣ１１、ＸＣ１２、ＸＣ１５は、Ｏ、Ｓおよび項目Ｃ．１で定義された構造（ＹＣ１１）、（ＹＣ１２）、（ＹＣ１３）のうちの１つからなる群から選択され、
ＸＣ１３、ＸＣ１４、ＸＣ１６は、−Ｏ−、−Ｓ−、−ＮＨ−、−Ｎ（ハロアルキル）−、−Ｎ（アルキル）−からなる群から選択され、好ましくは、−Ｏ−、−Ｓ−、−ＮＨ−、−Ｎ（アルキル）−からなる群から選択され、さらにより好ましくは、−Ｏ−、−Ｓ−、−ＮＨ−からなる群から選択され、
ＸＣ１４、ＸＣ１６はそれぞれ、直接結合であることもでき、
Ｒ１、Ｒ１’、Ｒ２’またはＲ３’が、構造（Ｃ１１）を有する場合、ＲＣ１１、ＲＣ１２基のうちの一方は、Ｌ１、Ｌ１’、Ｌ２’またはＬ３’への結合であり、
Ｒ２、Ｒ４、Ｒ５が、構造（Ｃ１１）を有する場合、ＲＣ１１、ＲＣ１２、ＲＣ１３、ＲＣ１４、ＲＣ１５、ＲＣ１６、ＲＣ１７、ＲＣ１８基のうちの１つは、Ｌ２、Ｌ４またはＬ６への結合であり、ＲＣ１１、ＲＣ１２、ＲＣ１３、ＲＣ１４、ＲＣ１５、ＲＣ１６、ＲＣ１７、ＲＣ１８基のうちの別のものは、Ｌ３、Ｌ５またはＬ７への結合であり、
Ｒ１、Ｒ１’、Ｒ２’またはＲ３’が、構造（Ｃ１２）を有する場合、ＲＣ１９、ＲＣ２０基のうちの一方は、Ｌ１、Ｌ１’、Ｌ２’またはＬ３’への結合であり、
Ｒ２、Ｒ４、Ｒ５が、構造（Ｃ１２）を有する場合、ＲＣ１９、ＲＣ２０、ＲＣ２１、ＲＣ２２、ＲＣ２３、ＲＣ２４、ＲＣ２５、ＲＣ２６基のうちの１つは、Ｌ２、Ｌ４またはＬ６への結合であり、ＲＣ１９、ＲＣ２０、ＲＣ２１、ＲＣ２２、ＲＣ２３、ＲＣ２４、ＲＣ２５、ＲＣ２６基のうちの別のものは、Ｌ３、Ｌ５またはＬ７への結合であり、
Ｒ１、Ｒ１’、Ｒ２’またはＲ３’が、構造（Ｃ１３）を有する場合、ＲＣ２７、ＲＣ２８、ＲＣ２９、ＲＣ３０、ＲＣ３５基のうちの１つは、Ｌ１、Ｌ１’、Ｌ２’またはＬ３’への結合であり、
Ｒ２、Ｒ４、Ｒ５が、構造（Ｃ１３）を有する場合、ＲＣ２７、ＲＣ２８、ＲＣ２９、ＲＣ３０、ＲＣ３１、ＲＣ３２、ＲＣ３３、ＲＣ３４、ＲＣ３５基のうちの１つは、Ｌ２、Ｌ４またはＬ６への結合であり、ＲＣ２７、ＲＣ２８、ＲＣ２９、ＲＣ３０、ＲＣ３１、ＲＣ３２、ＲＣ３３、ＲＣ３４、ＲＣ３５基のうちの別のものは、Ｌ３、Ｌ５またはＬ７への結合であり、
Ｒ１、Ｒ１’、Ｒ２’またはＲ３’が、構造（Ｃ１４）を有する場合、ＲＣ３６、ＲＣ３７、ＲＣ３８、ＲＣ３９、ＲＣ４４基のうちの１つは、Ｌ１、Ｌ１’、Ｌ２’またはＬ３’への結合であり、
Ｒ２、Ｒ４、Ｒ５が、構造（Ｃ１４）を有する場合、ＲＣ３６、ＲＣ３７、ＲＣ３８、ＲＣ３９、ＲＣ４０、ＲＣ４１、ＲＣ４２、ＲＣ４３、ＲＣ４４基のうちの１つは、Ｌ２、Ｌ４またはＬ６への結合であり、ＲＣ３６、ＲＣ３７、ＲＣ３８、ＲＣ３９、ＲＣ４０、ＲＣ４１、ＲＣ４２、ＲＣ４３、ＲＣ４４基のうちの別のものは、Ｌ３、Ｌ５またはＬ７への結合であり、
Ｒ１、Ｒ１’、Ｒ２’またはＲ３’が、構造（Ｃ１５）を有する場合、ＲＣ４５、ＲＣ４６基のうちの一方は、Ｌ１、Ｌ１’、Ｌ２’またはＬ３’への結合であり、
Ｒ２、Ｒ４、Ｒ５が、構造（Ｃ１５）を有する場合、ＲＣ４５、ＲＣ４６、ＲＣ４７、ＲＣ４８基のうちの１つは、Ｌ２、Ｌ４またはＬ６への結合であり、ＲＣ４５、ＲＣ４６、ＲＣ４７、ＲＣ４８基のうちの別のものは、Ｌ３、Ｌ５またはＬ７への結合であり、
Ｒ１、Ｒ１’、Ｒ２’またはＲ３’が、構造（Ｃ１６）を有する場合、ＲＣ４９、ＲＣ５０、ＲＣ５１、ＲＣ５２基のうちの１つは、Ｌ１、Ｌ１’、Ｌ２’またはＬ３’への結合であり、
Ｒ２、Ｒ４、Ｒ５が、構造（Ｃ１６）を有する場合、ＲＣ４９、ＲＣ５０、ＲＣ５１、ＲＣ５２、ＲＣ５３、ＲＣ５４、ＲＣ５５、ＲＣ５６基のうちの１つは、Ｌ２、Ｌ４またはＬ６への結合であり、ＲＣ４９、ＲＣ５０、ＲＣ５１、ＲＣ５２、ＲＣ５３、ＲＣ５４、ＲＣ５５、ＲＣ５６基のうちの別のものは、Ｌ３、Ｌ５またはＬ７への結合であり、
Ｒ１、Ｒ１’、Ｒ２’またはＲ３’が、構造（Ｃ１７）を有する場合、ＲＣ５７、ＲＣ５８、ＲＣ５９、ＲＣ６０、ＲＣ６１、ＲＣ６２、ＲＣ６３基のうちの１つは、Ｌ１、Ｌ１’、Ｌ２’またはＬ３’への結合であり、
Ｒ２、Ｒ４、Ｒ５が、構造（Ｃ１７）を有する場合、ＲＣ５７、ＲＣ５８、ＲＣ５９、ＲＣ６０、ＲＣ６１、ＲＣ６２、ＲＣ６３基のうちの１つは、Ｌ２、Ｌ４またはＬ６への結合であり、ＲＣ５７、ＲＣ５８、ＲＣ５９、ＲＣ６０、ＲＣ６１、ＲＣ６２、ＲＣ６３基のうちの別のものは、Ｌ３、Ｌ５またはＬ７への結合であり、
Ｒ１、Ｒ１’、Ｒ２’またはＲ３’が、構造（Ｃ１８）を有する場合、ＲＣ６４、ＲＣ６５、ＲＣ６６、ＲＣ６７基のうちの１つは、Ｌ１、Ｌ１’、Ｌ２’またはＬ３’への結合であり、
Ｒ２、Ｒ４、Ｒ５が、構造（Ｃ１８）を有する場合、ＲＣ６４、ＲＣ６５、ＲＣ６６、ＲＣ６７、ＲＣ６８、ＲＣ６９、ＲＣ７０、ＲＣ７１基のうちの１つは、Ｌ２、Ｌ４またはＬ６への結合であり、ＲＣ６４、ＲＣ６５、ＲＣ６６、ＲＣ６７、ＲＣ６８、ＲＣ６９、ＲＣ７０、ＲＣ７１基のうちの別のものは、Ｌ３、Ｌ５またはＬ７への結合であり、
Ｒ１、Ｒ１’、Ｒ２’またはＲ３’が、構造（Ｃ１９）を有する場合、ＲＣ７２、ＲＣ７３基のうちの一方は、Ｌ１、Ｌ１’、Ｌ２’またはＬ３’への結合であり、
Ｒ２、Ｒ４、Ｒ５が、構造（Ｃ１９）を有する場合、ＲＣ７２、ＲＣ７３、ＲＣ７４、ＲＣ７５、ＲＣ７６、ＲＣ７７基のうちの１つは、Ｌ２、Ｌ４またはＬ６への結合であり、ＲＣ７２、ＲＣ７３、ＲＣ７４、ＲＣ７５、ＲＣ７６、ＲＣ７７基のうちの別のものは、Ｌ３、Ｌ５またはＬ７への結合であり、
Ｒ１、Ｒ１’、Ｒ２’またはＲ３’が、構造（Ｃ２０）を有する場合、ＲＣ７８、ＲＣ７９、ＲＣ８０、ＲＣ８１基のうちの１つは、Ｌ１、Ｌ１’、Ｌ２’またはＬ３’への結合であり、
Ｒ２、Ｒ４、Ｒ５が、構造（Ｃ２０）を有する場合、ＲＣ７８、ＲＣ７９、ＲＣ８０、ＲＣ８１、ＲＣ８２、ＲＣ８３、ＲＣ８４、ＲＣ８５基のうちの１つは、Ｌ２、Ｌ４またはＬ６への結合であり、ＲＣ７８、ＲＣ７９、ＲＣ８０、ＲＣ８１、ＲＣ８２、ＲＣ８３、ＲＣ８４、ＲＣ８５基のうちの別のものは、Ｌ３、Ｌ５またはＬ７への結合であり、
Ｌ１、Ｌ１’、Ｌ２’、Ｌ３’、Ｌ２、Ｌ３、Ｌ４、Ｌ５、Ｌ６またはＬ７への結合ではないＲＣ１１、ＲＣ１２、ＲＣ１３、ＲＣ１４、ＲＣ１５、ＲＣ１６、ＲＣ１７、ＲＣ１８、ＲＣ１９、ＲＣ２０、ＲＣ２１、ＲＣ２２、ＲＣ２３、ＲＣ２４、ＲＣ２５、ＲＣ２６、ＲＣ２７、ＲＣ２８、ＲＣ２９、ＲＣ３０、ＲＣ３１、ＲＣ３２、ＲＣ３３、ＲＣ３４、ＲＣ３６、ＲＣ３７、ＲＣ３８、ＲＣ３９、ＲＣ４０、ＲＣ４１、ＲＣ４２、ＲＣ４３、ＲＣ４５、ＲＣ４６、ＲＣ４７、ＲＣ４８、ＲＣ４９、ＲＣ５０、ＲＣ５１、ＲＣ５４、ＲＣ５５、ＲＣ５６、ＲＣ５７、ＲＣ５８、ＲＣ６０、ＲＣ６１、ＲＣ６２、ＲＣ６３、ＲＣ６４、ＲＣ６５、ＲＣ６７、ＲＣ６８、ＲＣ６９、ＲＣ７１、ＲＣ７２、ＲＣ７３、ＲＣ７４、ＲＣ７５、ＲＣ７６、ＲＣ７７、ＲＣ７８、ＲＣ７９、ＲＣ８０、ＲＣ８１、ＲＣ８２、ＲＣ８３、ＲＣ８４、ＲＣ８５基のうちのそれは、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択され、好ましくは、水素、（ハロ）アルキル基、（ハロ）アルコキシ基からなる群から選択され、
Ｌ１、Ｌ１’、Ｌ２’、Ｌ３’、Ｌ２、Ｌ３、Ｌ４、Ｌ５、Ｌ６またはＬ７への結合ではないＲＣ３５、ＲＣ４４、ＲＣ５２、ＲＣ５３、ＲＣ５９、ＲＣ６６、ＲＣ７０基のうちのそれは、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸基、カルボキサミド、カルボン酸エステル、シアノ、ヒドロキシル、ハロゲンからなる群から選択され、好ましくは、水素、ハロゲン、（ハロ）アルキル基、（ハロ）アルコキシ基からなる群から選択される］
のうちの１つから選択されることである。
【００４３】
Ｃ．３  前述の項目Ｃ．２の好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基またはＲ１、Ｒ２、Ｒ４、Ｒ５基またはＲ１、Ｒ１’基またはＲ１基がそれぞれ、レドックス活性アントラキノン／カルバゾール官能基（Ｃ）である場合において、本発明が意味するものは、Ｒ１、Ｒ１’、Ｒ２’、Ｒ３’基またはＲ１、Ｒ１’基またはＲ１基が、下記構造（Ｃ１０１）、（Ｃ１０２）、（Ｃ１０３）、（Ｃ１０４）、（Ｃ１０５）、（Ｃ１０６）、（Ｃ１０７）、（Ｃ１０８）、（Ｃ１０９）、（Ｃ１１０）、（Ｃ１１１）、（Ｃ１１２）、（Ｃ１１３）、（Ｃ１１４）からなる群から選択され、好ましくは、下記構造（Ｃ１０１）、（Ｃ１０２）、（Ｃ１０３）、（Ｃ１０４）、（Ｃ１０５）、（Ｃ１１３）：
【化１７】
2021521576.tif 000018
［式中、
（ｉｘＣ１）で示される結合は、Ｌ１、Ｌ１’、Ｌ２’またはＬ３’への結合を表し、
ＸＣ１０１、ＸＣ１０２、ＸＣ１０５は、Ｏ、Ｓおよび項目Ｃ．１で定義された構造（ＹＣ１１）、（ＹＣ１２）、（ＹＣ１３）のうちの１つからなる群から選択され、
ＸＣ１０３、ＸＣ１０４、ＸＣ１０６は、−Ｏ−、−Ｓ−、−ＮＨ−、−Ｎ（ハロアルキル）−、−Ｎ（アルキル）−からなる群から選択され、好ましくは、−Ｏ−、−Ｓ−、−ＮＨ−、−Ｎ（アルキル）−からなる群から選択され、さらにより好ましくは、−Ｏ−、−Ｓ−、−ＮＨ−からなる群から選択され、
ＸＣ１０４、ＸＣ１０６はそれぞれ、直接結合であることもでき、
ＲＣ１０１、ＲＣ１０２、ＲＣ１０３、ＲＣ１０４、ＲＣ１０５、ＲＣ１０６、ＲＣ１０７、ＲＣ１０８、ＲＣ１０９、ＲＣ１１０、ＲＣ１１１、ＲＣ１１２、ＲＣ１１３、ＲＣ１１４、ＲＣ１１５、ＲＣ１１６、ＲＣ１１７、ＲＣ１１８、ＲＣ１１９、ＲＣ１２０、ＲＣ１２１、ＲＣ１２２、ＲＣ１２３、ＲＣ１２４、ＲＣ１２５、ＲＣ１２６、ＲＣ１２７、ＲＣ１２８、ＲＣ１２９、ＲＣ１３０、ＲＣ１３１、ＲＣ１３２、ＲＣ１３３、ＲＣ１３４、ＲＣ１３５、ＲＣ１３８、ＲＣ１３９、ＲＣ１４０、ＲＣ１４１、ＲＣ１４２、ＲＣ１４３、ＲＣ１４５、ＲＣ１４６、ＲＣ１４７、ＲＣ１４８、ＲＣ１４９、ＲＣ１５０、ＲＣ１５１、ＲＣ１５２、ＲＣ１５３、ＲＣ１５４、ＲＣ１５５、ＲＣ１５７、ＲＣ１５８、ＲＣ１５９、ＲＣ１６０、ＲＣ１６１、ＲＣ１６２、ＲＣ１６３、ＲＣ１６５、ＲＣ１６６、ＲＣ１６７、ＲＣ１６８、ＲＣ１６９、ＲＣ１７０、ＲＣ１７２、ＲＣ１７３、ＲＣ１７４、ＲＣ１７６、ＲＣ１７７、ＲＣ１７９、ＲＣ１８０、ＲＣ１８１、ＲＣ１８２、ＲＣ１８３、ＲＣ１８４、ＲＣ１８５、ＲＣ１８６、ＲＣ１８７、ＲＣ１８８、ＲＣ１８９、ＲＣ１９０、ＲＣ１９１基は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択され、好ましくは、水素、ハロゲン、（ハロ）アルキル基、（ハロ）アルコキシ基からなる群から選択され、
ＲＣ１３６、ＲＣ１３７、ＲＣ１４４、ＲＣ１５６、ＲＣ１６４、ＲＣ１７１、ＲＣ１７５、ＲＣ１７８基は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸基、カルボキサミド、カルボン酸エステル、シアノ、ヒドロキシル、ハロゲンからなる群から選択され、好ましくは、水素、ハロゲン、（ハロ）アルキル基、（ハロ）アルコキシ基からなる群から選択され、
Ｒ２、Ｒ４、Ｒ５は、下記構造（Ｃ２０１）、（Ｃ２０２）、（Ｃ２０３）、（Ｃ２０４）、（Ｃ２０５）、（Ｃ２０６）、（Ｃ２０７）、（Ｃ２０８）、（Ｃ２０９）、（Ｃ２１０）、（Ｃ２１１）、（Ｃ２１２）、（Ｃ２１３）からなる群から選択され、好ましくは、下記構造（Ｃ２０１）、（Ｃ２０２）、（Ｃ２０３）、（Ｃ２０４）、（Ｃ２０５）、（Ｃ２１２）：
【化１８】
2021521576.tif 000019
［式中、
（ｘｉＣ２）で示される結合は、Ｌ２、Ｌ４またはＬ６への結合を表し、（ｘｉｉＣ２）で示される結合は、Ｌ３、Ｌ５またはＬ７への結合を表し、
ＸＣ２０１、ＸＣ２０２、ＸＣ２０５は、Ｏ、Ｓおよび項目Ｃ．１で定義された構造（ＹＣ１１）、（ＹＣ１２）、（ＹＣ１３）のうちの１つからなる群から選択され、
ＸＣ２０３、ＸＣ２０４、ＸＣ２０６は、−Ｏ−、−Ｓ−、−ＮＨ−、−Ｎ（ハロアルキル）−、−Ｎ（アルキル）−からなる群から選択され、好ましくは、−Ｏ−、−Ｓ−、−ＮＨ−、−Ｎ（アルキル）−からなる群から選択され、さらにより好ましくは、−Ｏ−、−Ｓ−、−ＮＨ−からなる群から選択され、
ＸＣ２０４、ＸＣ２０６はそれぞれ、直接結合であることもでき、
ＲＣ２０１、ＲＣ２０２、ＲＣ２０３、ＲＣ２０４、ＲＣ２０５、ＲＣ２０６、ＲＣ２０７、ＲＣ２０８、ＲＣ２０９、ＲＣ２１０、ＲＣ２１１、ＲＣ２１２、ＲＣ２１３、ＲＣ２１４、ＲＣ２１５、ＲＣ２１６、ＲＣ２１７、ＲＣ２１８、ＲＣ２１９、ＲＣ２２０、ＲＣ２２１、ＲＣ２２２、ＲＣ２２３、ＲＣ２２４、ＲＣ２２５、ＲＣ２２６、ＲＣ２２７、ＲＣ２２８、ＲＣ２２９、ＲＣ２３０、ＲＣ２３３、ＲＣ２３４、ＲＣ２３５、ＲＣ２３６、ＲＣ２３７、ＲＣ２３８、ＲＣ２３９、ＲＣ２４０、ＲＣ２４１、ＲＣ２４２、ＲＣ２４３、ＲＣ２４４、ＲＣ２４５、ＲＣ２４６、ＲＣ２４７、ＲＣ２４９、ＲＣ２５０、ＲＣ２５１、ＲＣ２５２、ＲＣ２５３、ＲＣ２５４、ＲＣ２５５、ＲＣ２５６、ＲＣ２５７、ＲＣ２５８、ＲＣ２６０、ＲＣ２６１、ＲＣ２６３、ＲＣ２６４、ＲＣ２６５、ＲＣ２６６、ＲＣ２６７、ＲＣ２６８、ＲＣ２６９、ＲＣ２７０、ＲＣ２７１、ＲＣ２７２基は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択され、好ましくは、水素、ハロゲン、（ハロ）アルキル基、（ハロ）アルコキシ基からなる群から選択され、
ＲＣ２３１、ＲＣ２３２、ＲＣ２４８、ＲＣ２５９、ＲＣ２６２基は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸基、カルボキサミド、カルボン酸エステル、シアノ、ヒドロキシル、ハロゲンからなる群から選択され、好ましくは、水素、ハロゲン、（ハロ）アルキル基、（ハロ）アルコキシ基からなる群から選択される］
からなる群から選択される］
からなる群から選択されることである。
【００４４】
Ｃ．４  前述の項目Ｃ．３のより好ましい実施形態では、項目Ｉ．１．α）および項目Ｉ．１．β）で定義された本発明の第１の態様での構造（Ｉ）、（ＩＩ）または（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性アントラキノン／カルバゾール官能基（Ｃ）である場合において、本発明が意味するものは、Ｒ１、Ｒ１’、Ｒ２’、Ｒ３’基、またはＲ１、Ｒ１’基、またはＲ１基が、それぞれ独立して、下記構造（Ｃ３０１）、（Ｃ３０２）、（Ｃ３０３）、（Ｃ３０４）、（Ｃ３０５）、（Ｃ３０６）、（Ｃ３０７）：
【化１９】
2021521576.tif 000020
［式中、
ＲＣ３０１、ＲＣ３０２、ＲＣ３０３、ＲＣ３０４、ＲＣ３０５、ＲＣ３０６、ＲＣ３０７、ＲＣ３０８、ＲＣ３０９、ＲＣ３１０、ＲＣ３１１、ＲＣ３１２、ＲＣ３１３、ＲＣ３１４、ＲＣ３１５、ＲＣ３１６、ＲＣ３１７、ＲＣ３１８、ＲＣ３１９、ＲＣ３２０、ＲＣ３２１、ＲＣ３２２、ＲＣ３２３、ＲＣ３２４、ＲＣ３２５、ＲＣ３２６、ＲＣ３２７、ＲＣ３２８、ＲＣ３２９、ＲＣ３３０、ＲＣ３３１、ＲＣ３３２、ＲＣ３３３、ＲＣ３３４、ＲＣ３３５、ＲＣ３３６、ＲＣ３３７、ＲＣ３３８、ＲＣ３３９、ＲＣ３４０、ＲＣ３４１、ＲＣ３４２、ＲＣ３４３、ＲＣ３４４、ＲＣ３４５、ＲＣ３４６、ＲＣ３４７、ＲＣ３４８、ＲＣ３４９、ＲＣ３５０は、それぞれ独立して、水素、ハロゲン、（ハロ）アルキル基、（ハロ）アルコキシ基からなる群から選択され、好ましくは、水素、アルキル基からなる群から選択され、さらにより好ましくは、全て水素であり、
（ｘｉＣ３）で示される結合は、各場合において、Ｌ１、Ｌ１’、Ｌ２’またはＬ３’への結合を表し、
Ｒ２、Ｒ４、Ｒ５基は、以下に定義される構造（Ｃ４０１）、（Ｃ４０２）、（Ｃ４０３）、（Ｃ４０４）、（Ｃ４０５）、（Ｃ４０６）、（Ｃ４０７）
【化２０】
2021521576.tif 000021
［式中、
（ｘｉＣ４）で示される結合は、各場合において、Ｌ２、Ｌ４またはＬ６への結合を表し、
（ｘｉｉＣ４）で示される結合は、Ｌ３、Ｌ５またはＬ７への結合を表し、
ＲＣ４０１、ＲＣ４０２、ＲＣ４０３、ＲＣ４０４、ＲＣ４０５、ＲＣ４０６、ＲＣ４０７、ＲＣ４０８、ＲＣ４０９、ＲＣ４１０、ＲＣ４１１、ＲＣ４１２、ＲＣ４１３、ＲＣ４１４、ＲＣ４１５、ＲＣ４１６、ＲＣ４１７、ＲＣ４１８、ＲＣ４１９、ＲＣ４２０、ＲＣ４２１、ＲＣ４２２、ＲＣ４２３、ＲＣ４２４、ＲＣ４２５、ＲＣ４２６、ＲＣ４２７、ＲＣ４２８、ＲＣ４２９、ＲＣ４３０、ＲＣ４３１、ＲＣ４３２、ＲＣ４３３、ＲＣ４３４、ＲＣ４３５、ＲＣ４３６、ＲＣ４３７、ＲＣ４３８、ＲＣ４３９、ＲＣ４４０、ＲＣ４４１、ＲＣ４４２、ＲＣ４４３は、それぞれ独立して、水素、ハロゲン、（ハロ）アルキル基、（ハロ）アルコキシ基からなる群から選択され、より好ましくは、水素、アルキル基からなる群から選択され、さらにより好ましくは、全て水素である］
からなる群から選択される］
からなる群から選択されることである。
【００４５】
Ｃ．５  前述の項目Ｃ．４のより好ましい実施形態では、項目Ｉ．１．α）および項目Ｉ．１．β）で定義された本発明の第１の態様での構造（Ｉ）、（ＩＩ）または（ＩＩＩ）におけるＲ１、Ｒ２、Ｒ４、Ｒ５、Ｒ１’、Ｒ２’、Ｒ３’基またはＲ１、Ｒ２、Ｒ４、Ｒ５基、またはＲ１、Ｒ１’基、またはＲ１基がそれぞれ、レドックス活性アントラキノン／カルバゾール官能基（Ｃ）である場合において、本発明が意味するものは、Ｒ１、Ｒ１’、Ｒ２’、Ｒ３’基、またはＲ１、Ｒ１’基、またはＲ１基が、項目Ｃ．４で定義された構造（Ｃ３０１）、（Ｃ３０２）、（Ｃ３０３）、（Ｃ３０４）からなる群から選択され、Ｒ２、Ｒ４、Ｒ５基が、項目Ｃ．４で定義された構造（Ｃ４０１）、（Ｃ４０２）、（Ｃ４０３）、（Ｃ４０４）からなる群から選択され、
（ｉｘＣ３）、（ｘｉＣ４）、（ｘｉｉＣ４）およびＲＣ３０１、ＲＣ３０２、ＲＣ３０３、ＲＣ３０４、ＲＣ３０５、ＲＣ３０６、ＲＣ３０７、ＲＣ３０８、ＲＣ３０９、ＲＣ３１０、ＲＣ３１１、ＲＣ３１２、ＲＣ３１３、ＲＣ３１４、ＲＣ３１５、ＲＣ３１６、ＲＣ３１７、ＲＣ３１８、ＲＣ３１９、ＲＣ３２０、ＲＣ３２１、ＲＣ３２２、ＲＣ３２３、ＲＣ３２４、ＲＣ３２５、ＲＣ３２６、ＲＣ３２７、ＲＣ３２８、ＲＣ３２９、ＲＣ３３０、ＲＣ３３１、ＲＣ３３２、ＲＣ３３３、ＲＣ４０１、ＲＣ４０２、ＲＣ４０３、ＲＣ４０４、ＲＣ４０５、ＲＣ４０６、ＲＣ４０７、ＲＣ４０８、ＲＣ４０９、ＲＣ４１０、ＲＣ４１１、ＲＣ４１２、ＲＣ４１３、ＲＣ４１４、ＲＣ４１５、ＲＣ４１６、ＲＣ４１７、ＲＣ４１８、ＲＣ４１９、ＲＣ４２０、ＲＣ４２１、ＲＣ４２２、ＲＣ４２３、ＲＣ４２４、ＲＣ４２５、ＲＣ４２６、ＲＣ４２７、ＲＣ４２８、ＲＣ４２９基が、項目Ｃ．４で与えられた定義を有することである。
【００４６】
Ｃ．６  本発明の第１の態様の特に好ましい実施形態では、Ｉ．１．β）または項目Ｃ．５で定義されたように、本発明の第１の態様における電極材料に包含される、主鎖中で非共役である有機レドックスポリマーＰは、特に、化学構造（Ｉ）で示される互いに連結した繰り返し単位ｎ１
【化２１】
2021521576.tif 000022
［式中、
ｎ１は、≧４の整数、より好ましくは、４〜１０６の範囲の整数、より好ましくは、１０〜１０５の範囲の整数、より好ましくは、１００〜１０４の範囲の整数であり、
ｍ１は、≧０の整数、好ましくは、０〜１０６の範囲の整数、より好ましくは、０〜１０５の範囲の整数、より好ましくは、０〜１０４の範囲の整数、さらにより好ましくは、０〜１０の範囲の整数、最も好ましくは、各場合において０であり、
ポリマーＰ内の化学構造（Ｉ）で示される繰り返し単位は、同じであるか、または少なくとも部分的に互いに異なり、
該ポリマー内の化学構造（Ｉ）で示される繰り返し単位は、特定の繰り返し単位における「＊＊」で示される結合が、隣接する繰り返し単位における「＊」で示される結合に連結するように互いに連結しており、
Ｘ１は、有機二重結合、有機三重結合、オキシランもしくはアジリジンからなる群からの重合反応により形成される非共役有機基またはポリマー類似反応により形成される非共役有機基であり、
Ｙ１は、非共役有機スペーサ単位であり、
Ｌ１、Ｌ１’は、それぞれ独立して、直接結合、有機リンカー単位からなる群から選択され、好ましくは、Ｌ１は、直接結合、有機リンカー単位からなる群から選択され、Ｌ１’は、直接結合であり、
Ｒ１、Ｒ１’は、それぞれ独立して、レドックス活性アントラキノン／カルバゾール官能基（Ｃ）であり、Ｒ１’は、水素基であることもでき、好ましくは、Ｒ１は、レドックス活性アントラキノン／カルバゾール官能基（Ｃ）であり、Ｒ１’は、水素基であり、
レドックス活性アントラキノン／カルバゾール官能基（Ｃ）は、より好ましくは、項目Ｃ．４で定義された構造（Ｃ３０１）、（Ｃ３０２）、（Ｃ３０３）、（Ｃ３０４）のうちの１つ、さらにより好ましくは、項目Ｃ．４で定義された構造（Ｃ３０１）、（Ｃ３０２）のうちの一方を有し、さらにより好ましくは、項目Ｃ．４で定義された構造（Ｃ３０１）で示される化合物であり、
構造（Ｃ３０１）、（Ｃ３０２）、（Ｃ３０３）、（Ｃ３０４）において、ＲＣ３０１、ＲＣ３０２、ＲＣ３０３、ＲＣ３０４、ＲＣ３０５、ＲＣ３０６、ＲＣ３０７、ＲＣ３０８、ＲＣ３０９、ＲＣ３１０、ＲＣ３１１、ＲＣ３１２、ＲＣ３１３、ＲＣ３１４、ＲＣ３１５、ＲＣ３１６、ＲＣ３１７、ＲＣ３１８、ＲＣ３１９、ＲＣ３２０、ＲＣ３２１、ＲＣ３２２、ＲＣ３２３、ＲＣ３２４、ＲＣ３２５、ＲＣ３２６、ＲＣ３２７、ＲＣ３２８、ＲＣ３２９、ＲＣ３３０、ＲＣ３３１、ＲＣ３３２、ＲＣ３３３基は、それぞれ独立して、水素、ハロゲン、（ハロ）アルキル基、（ハロ）アルコキシ基からなる群から選択され、より好ましくは、水素、アルキル基からなる群から選択され、さらにより好ましくは、全て水素であり、
各場合において、（ｉｘＣ３）で示される結合は、Ｌ１またはＬ１’への結合を指す］
を含む。
【００４７】
Ｃ．７  前述の項目Ｃ．６の最も好ましい実施形態では、Ｒ１’は、水素であり、Ｒ１は、構造（Ｃ５０１）、（Ｃ５０２）：
【化２２】
2021521576.tif 000023
からなる群から選択され、
さらにより好ましくは、Ｒ１は、構造（Ｃ５０１）で示される化合物であり、
ＲＣ５０１、ＲＣ５０２、ＲＣ５０３、ＲＣ５０４、ＲＣ５０５、ＲＣ５０６、ＲＣ５０７、ＲＣ５０８、ＲＣ５０９、ＲＣ５１０、ＲＣ５１１、ＲＣ５１２、ＲＣ５１３、Ｒ５１４は、それぞれ独立して、水素、ハロゲン、（ハロ）アルキル基、（ハロ）アルコキシ基からなる群から選択され、より好ましくは、水素、アルキル基からなる群から選択され、さらにより好ましくは、全て水素であり、
（ｉｘＣ５）で示される結合は、Ｌ１への結合を指す］
を含む。
【００４８】
Ｉ．１．１．４  レドックス活性ジアルコキシベンゼン官能基（Ｄ）
本発明の文脈において、「レドックス活性ジアルコキシベンゼン官能基」は、フェノキシ基に由来する基本骨格を含むレドックス活性有機基を意味する。
【００４９】
Ｄ．１  項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ジアルコキシベンゼン官能基（Ｄ）である場合に、これは、とりわけ、本発明に従って、Ｒ１、Ｒ１’、Ｒ２’、Ｒ３’、またはＲ１、Ｒ１’、またはＲ１基が、それぞれ独立して、下記構造（Ｄ１）を有し、Ｒ２、Ｒ４、Ｒ５基は、それぞれ独立して、下記構造（Ｄ２）：
【化２３】
2021521576.tif 000024
［式中、
Ｒ１＝（Ｄ１）の場合、（ｘｉｉｉＤ１）で示される結合は、Ｌ１への結合であり、
Ｒ１’＝（Ｄ１）の場合、（ｘｉｉｉＤ１）で示される結合は、Ｌ１’への結合であり、
Ｒ２’＝（Ｄ１）の場合、（ｘｉｉｉＤ１）で示される結合は、Ｌ２’への結合であり、
Ｒ３’＝（Ｄ１）の場合、（ｘｉｉｉＤ１）で示される結合は、Ｌ３’への結合であり、
Ｒ２＝（Ｄ２）の場合、（ｘｉｖＤ１）で示される結合は、Ｌ２への結合であり、（ｘｖＤ１）で示される結合は、Ｌ３への結合であり、
Ｒ４＝（Ｄ２）の場合、（ｘｉｖＤ１）で示される結合は、Ｌ４への結合であり、（ｘｖＤ１）で示される結合は、Ｌ５への結合であり、
Ｒ５＝（Ｄ２）の場合、（ｘｉｖＤ１）で示される結合は、Ｌ６への結合であり、（ｘｖＤ１）で示される結合は、Ｌ７への結合であり、
ＡＤ１、ＡＤ２、ＡＤ３、ＡＤ４、ＡＤ５、ＡＤ６基の少なくとも２つ、好ましくは、正確に２つは、それぞれ独立して、−Ｏ−、−Ｓ−からなる群から選択され、ＡＤ１、ＡＤ２、ＡＤ３、ＡＤ４、ＡＤ５、ＡＤ６基の他のものはそれぞれ、直接結合であり、
ＡＤ７、ＡＤ８、ＡＤ９、ＡＤ１０、ＡＤ１１、ＡＤ１２基の少なくとも２つ、好ましくは、正確に２つは、それぞれ独立して、−Ｏ−、−Ｓ−からなる群から選択され、ＡＤ７、ＡＤ８、ＡＤ９、ＡＤ１０、ＡＤ１１、ＡＤ１２基の他のものはそれぞれ、直接結合であり、
ＲＤ１、ＲＤ２、ＲＤ３、ＲＤ４、ＲＤ５、ＲＤ６、ＲＤ７、ＲＤ８、ＲＤ９基は、それぞれ独立して、水素、（ヘテロ）芳香族基、アルキル基、アルケニル基、アルキニル基、シクロアルキル基からなる群から選択され、好ましくは、水素、（ハロ）アルキル基、シクロアルキル基からなる群から選択され、
（ヘテロ）芳香族基、アルキル基、アルケニル基、アルキニル基、シクロアルキル基はそれぞれ、ニトロ基、−ＮＨ２、−ＣＮ、−ＳＨ、−ＯＨ、ハロゲンからなる群から選択され、好ましくは、水素である少なくとも１つの基により置換されていてもよく、
アルキル基、アルケニル基、アルキニル基、シクロアルキル基は、エーテル、チオエーテル、アミノエーテル、カルボニル基、カルボン酸エステル、カルボキサミド基、スルホン酸エステル、リン酸エステルからなる群から選択され、好ましくは、エーテル、チオエーテルからなる群から選択される少なくとも１つの基を有してもよく、
ＲＤ１、ＲＤ２、ＲＤ３、ＲＤ４、ＲＤ５基またはＲＤ６、ＲＤ７、ＲＤ８、ＲＤ９基の、好ましくは、互いにオルト位にある少なくとも２つの基はそれぞれ、二価の脂肪族基により架橋されていることもでき、同脂肪族基は、ニトロ基、−ＮＨ２、−ＣＮ、−ＳＨ、−ＯＨ、ハロゲン、アルキル基からなる群から選択される少なくとも１つの基により置換されていてもよく、エーテル、チオエーテル、アミノエーテル、カルボニル基、カルボン酸エステル、カルボキサミド基、スルホン酸エステル、リン酸エステルからなる群から選択され、好ましくは、エーテル、チオエーテルからなる群から選択される少なくとも１つの基を有してもよく、
ＡＤ２＝直接結合の場合におけるＲＤ１基、ＡＤ３＝直接結合の場合におけるＲＤ２基、ＡＤ４＝直接結合の場合におけるＲＤ３基、ＡＤ５＝直接結合の場合におけるＲＤ４基、ＡＤ６＝直接結合の場合におけるＲＤ５基、ＡＤ８＝直接結合の場合におけるＲＤ６基、ＡＤ９＝直接結合の場合におけるＲＤ７基、ＡＤ１１＝直接結合の場合におけるＲＤ８基、ＡＤ１２＝直接結合の場合におけるＲＤ９基は、それぞれ独立して、ニトロ基、−ＣＮ、−Ｆ、−Ｃｌ、−Ｂｒ、−Ｉ、−Ｃ（＝Ｏ）ＮＨＲＤ１３、−ＮＲＤ１４ＲＤ１５、−ＣＯＯＲＤ１６、−ＣＯＲＤ１７からなる群から選択されてもよく、
ＲＤ１３、ＲＤ１４、ＲＤ１５、ＲＤ１６、ＲＤ１７は、それぞれ独立して、水素、（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する脂肪族基からなる群から選択される］
を有することを意味する。
【００５０】
Ｄ．２  前述の項目Ｄ．１の好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基またはＲ１、Ｒ２、Ｒ４、Ｒ５基またはＲ１、Ｒ１’基またはＲ１基が、各場合において、レドックス活性ジアルコキシベンゼン官能基（Ｄ）である場合において意味するものは、Ｒ１、Ｒ１、Ｒ２、Ｒ３、Ｒ１’、Ｒ１’、Ｒ１’基が、それぞれ独立して、項目Ｄ．１で定義された構造（Ｄ１）を有し、Ｒ２、Ｒ４、Ｒ５基が、それぞれ独立して、項目Ｄ．１で定義された構造（Ｄ２）を有し、
（ｘｉｉｉＤ１）、（ｘｉｖＤ１）、（ｘｖＤ１）が、項目Ｄ．１で定義された意味を有し、
ＡＤ１、ＡＤ２、ＡＤ３、ＡＤ４、ＡＤ５、ＡＤ６基の少なくとも２つ、好ましくは、正確に２つがそれぞれ、−Ｏ−であり、ＡＤ１、ＡＤ２、ＡＤ３、ＡＤ４、ＡＤ５、ＡＤ６の他のものがそれぞれ、直接結合であり、
ＡＤ７、ＡＤ８、ＡＤ９、ＡＤ１０、ＡＤ１１、ＡＤ１２基の少なくとも２つ、好ましくは、正確に２つがそれぞれ、−Ｏ−であり、ＡＤ７、ＡＤ８、ＡＤ９、ＡＤ１０、ＡＤ１１、ＡＤ１２の他のものがそれぞれ、直接結合であり、
ＲＤ１、ＲＤ２、ＲＤ３、ＲＤ４、ＲＤ５、ＲＤ６、ＲＤ７、ＲＤ８、ＲＤ９基が、それぞれ独立して、水素、フェニル基、ベンジル基、アルキル基、シクロアルキル基からなる群から選択され、
フェニル基、ベンジル基、アルキル基、シクロアルキル基がそれぞれ、ハロゲンにより置換されていてもよく、
アルキル基およびシクロアルキル基がそれぞれ、エーテル、チオエーテルから選択される少なくとも１つの基を有してもよく、
ＲＤ１、ＲＤ２、ＲＤ３、ＲＤ４、ＲＤ５基およびＲＤ６、ＲＤ７、ＲＤ８、ＲＤ９基の、好ましくは、互いにオルト位にある少なくとも２つの基がそれぞれ、二価のアルキレン基により架橋されていることもでき、同アルキレン基が、エーテル、チオエーテルから選択される少なくとも１つの基を有していてもよく、
ＡＤ２＝直接結合の場合におけるＲＤ１基、ＡＤ３＝直接結合の場合におけるＲＤ２基、ＡＤ４＝直接結合の場合におけるＲＤ３基、ＡＤ５＝直接結合の場合におけるＲＤ４基、ＡＤ６＝直接結合の場合におけるＲＤ５基、ＡＤ８＝直接結合の場合におけるＲＤ６基、ＡＤ９＝直接結合の場合におけるＲＤ７基、ＡＤ１１＝直接結合の場合におけるＲＤ８基、ＡＤ１２＝直接結合の場合におけるＲＤ９基が、それぞれ独立して、ニトロ基、−ＣＮ、−Ｆ、−Ｃｌ、−Ｂｒ、−Ｉ、−Ｃ（＝Ｏ）ＮＨＲＤ１８、−ＮＲＤ１９ＲＤ２０、−ＣＯＯＲＤ２１、−ＣＯＲＤ２２からなる群から選択されてもよく、
ＲＤ１８、ＲＤ１９、ＲＤ２０、ＲＤ２１、ＲＤ２２が、それぞれ独立して、水素、（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテルから選択される少なくとも１つの基を場合により有するアルキル基からなる群から選択されることである。
【００５１】
Ｄ．３  前述の項目Ｄ．２の好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基またはＲ１、Ｒ２、Ｒ４、Ｒ５基またはＲ１、Ｒ１’基またはＲ１基が、各場合において、レドックス活性ジアルコキシベンゼン官能基（Ｄ）である場合において意味するものは、Ｒ１、Ｒ１、Ｒ２、Ｒ３、Ｒ１’、Ｒ１’、Ｒ１’基が、それぞれ独立して、以下で定義された構造（Ｄ３）を有し、Ｒ２、Ｒ４、Ｒ５基が、それぞれ独立して、以下で定義される構造（Ｄ４）
【化２４】
2021521576.tif 000025
［式中、
Ｒ１＝（Ｄ３）の場合、（ｘｉｉｉＤ２）で示される結合は、Ｌ１への結合であり、
Ｒ１’＝（Ｄ３）の場合、（ｘｉｉｉＤ２）で示される結合は、Ｌ１’への結合であり、
Ｒ２’＝（Ｄ３）の場合、（ｘｉｉｉＤ２）で示される結合は、Ｌ２’への結合であり、
Ｒ３’＝（Ｄ３）の場合、（ｘｉｉｉＤ２）で示される結合は、Ｌ３’への結合であり、
Ｒ２＝（Ｄ４）の場合、（ｘｉｖＤ２）で示される結合は、Ｌ２への結合であり、（ｘｖＤ２）で示される結合は、Ｌ３への結合であり、
Ｒ４＝（Ｄ４）の場合、（ｘｉｖＤ２）で示される結合は、Ｌ４への結合であり、（ｘｖＤ２）で示される結合は、Ｌ５への結合であり、
Ｒ５＝（Ｄ４）の場合、（ｘｉｖＤ２）で示される結合は、Ｌ６への結合であり、（ｘｖＤ２）で示される結合は、Ｌ７への結合であり、
ＲＤ３０、ＲＤ３１、ＲＤ３２、ＲＤ３３、ＲＤ３４、ＲＤ４０、ＲＤ４１、ＲＤ４２、ＲＤ４３は、それぞれ独立して、水素、フェニル基、ベンジル基、（ハロ）アルキル基、シクロアルキル基からなる群から選択され、好ましくは、水素、アルキル基、シクロアルキル基からなる群から選択され、
ＲＤ３０、ＲＤ３１、ＲＤ３３、ＲＤ３４、ＲＤ４０、ＲＤ４１、ＲＤ４２、ＲＤ４３基はそれぞれ、ヒドロキシルであることもでき、
ＲＤ３０、ＲＤ３１、ＲＤ３２、ＲＤ３３、ＲＤ３４基およびＲＤ４０、ＲＤ４１、ＲＤ４２、ＲＤ４３基の、好ましくは、互いにオルト位にある少なくとも２つの基はそれぞれ、二価のアルキレン基により架橋されていることもでき、同アルキレン基は、少なくとも１つのエーテルを有してもよい］
を有することである。
【００５２】
Ｄ．４  前述の項目Ｄ．３の好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ジアルコキシベンゼン官能基（Ｄ）である場合において意味するものは、Ｒ１、Ｒ１、Ｒ２、Ｒ３、Ｒ１’、Ｒ１’、Ｒ１’基が、独立して、項目Ｄ．３で定義された構造（Ｄ３）を有し、Ｒ２、Ｒ４、Ｒ５基は、それぞれ独立して、項目Ｄ．３で定義された構造（Ｄ４）を有し、
（ｘｉｉｉＤ２）、（ｘｉｖＤ２）および（ｘｖＤ２）が、項目Ｄ．３で与えられた定義を有し、
ＲＤ３０、ＲＤ３１、ＲＤ３３、ＲＤ３４、ＲＤ４０、ＲＤ４１、ＲＤ４２、ＲＤ４３が、それぞれ独立して、水素、アルキル基、シクロアルキル基、ヒドロキシルからなる群から選択され、
ＲＤ３２が、水素、アルキル基、シクロアルキル基からなる群から選択され、
好ましくは、ＲＤ３０、ＲＤ３１、ＲＤ３２、ＲＤ３３、ＲＤ３４、ＲＤ４０、ＲＤ４１、ＲＤ４２、ＲＤ４３が、それぞれ独立して、水素、アルキル基、シクロアルキル基からなる群から選択されることである。
【００５３】
Ｄ．５  前述の項目Ｄ．４の好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基またはＲ１、Ｒ２、Ｒ４、Ｒ５基またはＲ１、Ｒ１’基またはＲ１基が、各場合において、レドックス活性ジアルコキシベンゼン官能基（Ｄ）である場合において意味するものは、Ｒ１、Ｒ１、Ｒ２、Ｒ３、Ｒ１’、Ｒ１’、Ｒ１’基が、それぞれ独立して、以下で特定された構造（Ｄ５）を有し、Ｒ２、Ｒ４、Ｒ５基が、それぞれ独立して、以下で特定される構造（Ｄ６）
【化２５】
2021521576.tif 000026
［式中、
Ｒ１＝（Ｄ５）の場合、（ｘｉｉｉＤ３）で示される結合は、Ｌ１への結合であり、
Ｒ１’＝（Ｄ５）の場合、（ｘｉｉｉＤ３）で示される結合は、Ｌ１’への結合であり、
Ｒ２’＝（Ｄ５）の場合、（ｘｉｉｉＤ３）で示される結合は、Ｌ２’への結合であり、
Ｒ３’＝（Ｄ５）の場合、（ｘｉｉｉＤ３）で示される結合は、Ｌ３’への結合であり、
Ｒ２＝（Ｄ６）の場合、（ｘｉｖＤ３）で示される結合は、Ｌ２への結合であり、（ｘｖＤ３）で示される結合は、Ｌ３への結合であり、
Ｒ４＝（Ｄ６）の場合、（ｘｉｖＤ３）で示される結合は、Ｌ４への結合であり、（ｘｖＤ３）で示される結合は、Ｌ５への結合であり、
Ｒ５＝（Ｄ６）の場合、（ｘｉｖＤ３）で示される結合は、Ｌ６への結合であり、（ｘｖＤ３）で示される結合は、Ｌ７への結合であり、
ＲＤ５０、ＲＤ５１、ＲＤ５２、ＲＤ５３、ＲＤ５４、ＲＤ６０、ＲＤ６１、ＲＤ６２、ＲＤ６３は、それぞれ独立して、水素、１〜６個の炭素原子を有するアルキル基、３〜１０個の炭素原子を有するシクロアルキル基からなる群から選択される］
を有することである。
【００５４】
Ｄ．６  前述の項目Ｄ．５の好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ジアルコキシベンゼン官能基（Ｄ）である場合において意味するものは、Ｒ１、Ｒ１、Ｒ２、Ｒ３、Ｒ１’、Ｒ１’、Ｒ１’基が、独立して、項目Ｄ．５で特定された構造（Ｄ５）を有し、Ｒ２、Ｒ４、Ｒ５は、それぞれ独立して、項目Ｄ．５で特定された構造（Ｄ６）を有し、
（ｘｉｉｉＤ３）、（ｘｉｖＤ３）および（ｘｖＤ３）が、項目Ｄ．５で定義された意味を有し、
ＲＤ５０、ＲＤ５３、ＲＤ６０、ＲＤ６２が、それぞれ独立して、水素、１〜６個の炭素原子を有するアルキル基、３〜１０個の炭素原子を有するシクロアルキル基からなる群から選択され、ＲＤ５０、ＲＤ５３、ＲＤ６０、ＲＤ６２が、好ましくは、全て水素であり、
ＲＤ５１、ＲＤ５４、ＲＤ６１、ＲＤ６３が、それぞれ独立して、水素、１〜６個の炭素原子を有するアルキル基、３〜１０個の炭素原子を有するシクロアルキル基からなる群から選択され、好ましくは、１〜６個の炭素原子を有するアルキル基、３〜１０個の炭素原子を有するシクロアルキル基からなる群から選択され、より好ましくは、１〜１０個の炭素原子を有するアルキル基、３〜１０個の炭素原子を有するシクロアルキル基からなる群から選択され、ＲＤ５１、ＲＤ５４、ＲＤ６１、ＲＤ６３が、より好ましくは、それぞれ、３〜１０個の炭素原子を有するシクロアルキル基、さらにより好ましくは、全てｔｅｒｔ−ブチルであり、
ＲＤ５２が、水素、１〜１０個の炭素原子を有するアルキル基、好ましくは、メチルからなる群から選択されることである。
【００５５】
Ｄ．７  本発明の第１の態様の特に好ましい実施形態では、Ｉ．１．β）または項目Ｄ．６で定義されたように、本発明の第１の態様における電極材料に包含される、主鎖中で非共役である有機レドックスポリマーＰは、特に、化学構造（Ｉ）で示される互いに連結した繰り返し単位ｎ１
【化２６】
2021521576.tif 000027
［式中、
ｎ１は、≧４の整数、より好ましくは、４〜１０６の範囲の整数、より好ましくは、１０〜１０５の範囲の整数、より好ましくは、１００〜１０４の範囲の整数であり、
ｍ１は、≧０の整数、好ましくは、０〜１０６の範囲の整数、より好ましくは、０〜１０５の範囲の整数、より好ましくは、０〜１０４の範囲の整数、さらにより好ましくは、０〜１０の範囲の整数、最も好ましくは、各場合において０であり、
ポリマーＰ内の化学構造（Ｉ）で示される繰り返し単位は、同じであるか、または少なくとも部分的に互いに異なり、
該ポリマー内の化学構造（Ｉ）で示される繰り返し単位は、特定の繰り返し単位における「＊＊」で示される結合が、隣接する繰り返し単位における「＊」で示される結合に連結するように互いに連結しており、
Ｘ１は、有機二重結合、有機三重結合、オキシランもしくはアジリジンからなる群からの重合反応により形成される非共役有機基またはポリマー類似反応により形成される非共役有機基であり、
Ｙ１は、非共役有機スペーサ単位であり、
Ｌ１、Ｌ１’は、それぞれ独立して、直接結合、有機リンカー単位からなる群から選択され、好ましくは、Ｌ１は、直接結合、有機リンカー単位からなる群から選択され、Ｌ１’は、直接結合であり、
Ｒ１、Ｒ１’は、それぞれ独立して、レドックス活性ジアルコキシベンゼン官能基（Ｄ）であり、Ｒ１’は、水素基であることもでき、好ましくは、Ｒ１は、レドックス活性ジアルコキシベンゼン官能基（Ｄ）であり、Ｒ１’は、水素基であり、
レドックス活性ジアルコキシベンゼン官能基（Ｄ）は、より好ましくは、項目Ｄ．５で定義された構造（Ｄ５）を有し、
ＲＤ５０、ＲＤ５３は、それぞれ独立して、水素、１〜６個の炭素原子を有するアルキル基、３〜１０個の炭素原子を有するシクロアルキル基からなる群から選択され、ＲＤ５０、ＲＤ５３は、好ましくは、両方とも水素であり、
ＲＤ５１、ＲＤ５４は、それぞれ独立して、水素、１〜６個の炭素原子を有するアルキル基、３〜１０個の炭素原子を有するシクロアルキル基からなる群から選択され、好ましくは、１〜６個の炭素原子を有するアルキル基、３〜１０個の炭素原子を有するシクロアルキル基からなる群から選択され、さらにより好ましくは、１〜１０個の炭素原子を有するアルキル基、３〜１０個の炭素原子を有するシクロアルキル基からなる群から選択され、ＲＤ５１、ＲＤ５４は、より好ましくは、それぞれ独立して、３〜１０個の炭素原子を有するアルキル基であり、ＲＤ５１、ＲＤ５４は、より好ましくは、両方ともｔｅｒｔ−ブチルであり、
ＲＤ５２は、水素、１〜１０個の炭素原子を有するアルキル基、好ましくは、メチルからなる群から選択され、
Ｒ１についての（ｘｉｉｉＤ３）で示される結合は、Ｌ１への結合を表し、Ｒ１’については、Ｌ１’への結合を指す］
を含む。
【００５６】
Ｉ．１．１．５  レドックス活性ベンゾキノン官能基（Ｅ）
本発明の文脈において、「レドックス活性ベンゾキノン官能基」は、ベンゾキノンに由来する基本骨格を含むレドックス活性有機基を意味する。
【００５７】
Ｅ．１  項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ベンゾキノン官能基（Ｅ）である場合に、これは、とりわけ、本発明に従って、Ｒ１、Ｒ１’、Ｒ２’、Ｒ３’またはＲ１、Ｒ１’、またはＲ１基が、それぞれ独立して、下記構造（Ｅ１）、（Ｅ２）、（Ｅ３）：
【化２７】
2021521576.tif 000028
から選択され、
Ｒ２、Ｒ４、Ｒ５基は、それぞれ独立して、下記構造（Ｅ４）、（Ｅ５）、（Ｅ６）、（Ｅ７）、（Ｅ８）、（Ｅ９）：
【化２８】
2021521576.tif 000029
［式中、
Ｒ１＝（Ｅ１）、（Ｅ２）または（Ｅ３）の場合、（ｘｖｉＥ１）で示される結合は、Ｌ１への結合であり、
Ｒ１’＝（Ｅ１）、（Ｅ２）または（Ｅ３）の場合、（ｘｖｉＥ１）で示される結合は、Ｌ１’への結合であり、
Ｒ２’＝（Ｅ１）、（Ｅ２）または（Ｅ３）の場合、（ｘｖｉＥ１）で示される結合は、Ｌ２’への結合であり、
Ｒ３’＝（Ｅ１）、（Ｅ２）または（Ｅ３）の場合、（ｘｖｉＥ１）で示される結合は、Ｌ３’への結合であり、
Ｒ２＝（Ｅ４）、（Ｅ５）、（Ｅ６）、（Ｅ７）、（Ｅ８）または（Ｅ９）の場合、（ｘｖｉｉＥ１）で示される結合は、Ｌ２への結合であり、（ｘｖｉｉｉＥ１）で示される結合は、Ｌ３への結合であり、
Ｒ４＝（Ｅ４）、（Ｅ５）、（Ｅ６）、（Ｅ７）、（Ｅ８）または（Ｅ９）の場合、（ｘｖｉｉＥ１）で示される結合は、Ｌ４への結合であり、（ｘｖｉｉｉＥ１）で示される結合は、Ｌ５への結合であり、
Ｒ５＝（Ｅ４）、（Ｅ５）、（Ｅ６）、（Ｅ７）、（Ｅ８）または（Ｅ９）の場合、（ｘｖｉｉＥ１）で示される結合は、Ｌ６への結合であり、（ｘｖｉｉｉＥ１）で示される結合は、Ｌ７への結合であり、
ＲＥ１、ＲＥ２、ＲＥ３、ＲＥ４、ＲＥ５、ＲＥ６、ＲＥ７、ＲＥ８、ＲＥ９、ＲＥ１０、ＲＥ１１、ＲＥ１２、ＲＥ１３、ＲＥ１４、ＲＥ１５、ＲＥ１６、ＲＥ１７、ＲＥ１８、ＲＥ１９、ＲＥ２０、ＲＥ２０＊、ＲＥ２１、ＲＥ２２、ＲＥ２３、ＲＥ２４、ＲＥ２５、ＲＥ２６、ＲＥ２７、ＲＥ２８、ＲＥ２９、ＲＥ３０基は、それぞれ独立して、水素、−ＯＨ、−ＳＨ、ニトロ基、−ＣＮ、−Ｆ、−Ｃｌ、−Ｂｒ、−Ｉ、−Ｃ（＝Ｏ）ＮＨＲＥ３１、−ＮＲＥ３２ＲＥ３３、−ＣＯＯＲＥ３４、−ＣＯＲＥ３５、スルホン酸エステル、リン酸エステル、（ヘテロ）芳香族基、アルキル基、アルケニル基、アルキニル基からなる群から選択され、好ましくは、水素、アルキル基、−ＯＨ、−ＮＲＥ３２ＲＥ３３、−ＣＯＯＲＥ３４、−ＣＯＲＥ３５、スルホン酸エステルからなる群から選択され、さらにより好ましくは、水素、−ＯＨ、−ＣＯＯＲＥ３４、−ＣＯＲＥ３５、スルホン酸エステルからなる群から選択され、
（ヘテロ）芳香族基、アルキル基、アルケニル基、アルキニル基はそれぞれ、ニトロ基、−ＮＨ２、−ＣＮ、−ＳＨ、−ＯＨ、ハロゲンから選択される少なくとも１つの基により置換されていてもよく、アルキル基、アルケニル基、アルキニル基は、エーテル、チオエーテル、アミノエーテル、カルボニル基、カルボン酸エステル、カルボキサミド基、スルホン酸エステル、リン酸エステルから選択される少なくとも１つの基を有してもよく、
ＲＥ３１、ＲＥ３２、ＲＥ３３、ＲＥ３４、ＲＥ３５は、それぞれ独立して、水素、（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する脂肪族基からなる群から選択され、好ましくは、水素、アルキル基からなる群から選択され、
ＲＥ１、ＲＥ２、ＲＥ４、ＲＥ５、ＲＥ６、ＲＥ７、ＲＥ８、ＲＥ１０、ＲＥ１１、ＲＥ１２、ＲＥ１３、ＲＥ１４、ＲＥ１５、ＲＥ２０、ＲＥ２０＊、ＲＥ２１、ＲＥ２２、ＲＥ２３、ＲＥ２４、ＲＥ２５、ＲＥ２７、ＲＥ２８、ＲＥ２９、ＲＥ３０基の中で互いにオルト位にある２つの基は、ニトロ基、−ＮＨ２、−ＣＮ、−ＳＨ、−ＯＨ、ハロゲン、アルキル基からなる群から選択される少なくとも１つの基により場合により置換されており、エーテル、チオエーテル、アミノエーテル、カルボニル基、カルボン酸エステル、カルボキサミド基、スルホン酸エステル、リン酸エステルからなる群から選択される少なくとも１つの基を場合により有する二価の脂肪族基、好ましくは、アルキレン基により架橋されていてもよい］
からなる群から選択される。
【００５８】
Ｅ．２  前述の項目Ｅ．１の好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ベンゾキノン官能基（Ｅ）である場合において意味するものは、Ｒ１、Ｒ１、Ｒ２、Ｒ３、Ｒ１’、Ｒ１’、Ｒ１’基が、それぞれ独立して、項目Ｅ．１で定義された構造（Ｅ１）、（Ｅ２）、（Ｅ３）から選択され、Ｒ２、Ｒ４、Ｒ５基が、それぞれ独立して、項目Ｅ．１で定義された構造（Ｅ４）、（Ｅ５）、（Ｅ６）、（Ｅ７）、（Ｅ８）、（Ｅ９）から選択され、
（ｘｖｉＥ１）、（ｘｖｉｉＥ１）、（ｘｖｉｉｉＥ１）が、項目Ｅ．１で定義された意味を有し、
ＲＥ１、ＲＥ２、ＲＥ３、ＲＥ４、ＲＥ５、ＲＥ６、ＲＥ７、ＲＥ８、ＲＥ９、ＲＥ１０、ＲＥ１１、ＲＥ１２、ＲＥ１３、ＲＥ１４、ＲＥ１５、ＲＥ１６、ＲＥ１７、ＲＥ１８、ＲＥ１９、ＲＥ２０、ＲＥ２０＊、ＲＥ２１、ＲＥ２２、ＲＥ２３、ＲＥ２４、ＲＥ２５、ＲＥ２６、ＲＥ２７、ＲＥ２８、ＲＥ２９、ＲＥ３０基が、水素、アルキル基、−ＯＨ、−ＳＨ、−ＮＲＥ３６ＲＥ３７、−ＣＯＯＲＥ３８、−ＣＯＲＥ３９、スルホン酸エステルからなる群から選択され、より好ましくは、水素、−ＯＨ、−ＣＯＯＲＥ３８、−ＣＯＲＥ３９、スルホン酸エステルからなる群から選択され、より好ましくは、全て水素であり、
アルキル基が、ニトロ基、−ＮＨ２、−ＣＮ、−ＳＨ、−ＯＨ、ハロゲンから選択される少なくとも１つの基により置換されていてもよく、エーテル、チオエーテル、アミノエーテル、カルボニル基、カルボン酸エステル、カルボキサミド基、スルホン酸エステル、リン酸エステルから選択される少なくとも１つの基を有してもよく、
ＲＥ３６、ＲＥ３７、ＲＥ３８、ＲＥ３９基が、それぞれ独立して、水素、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する脂肪族基からなる群から選択され、好ましくは、水素、アルキル基からなる群から選択され、同アルキル基が、好ましくは、１〜６個の炭素原子を有するアルキル基、より好ましくは、メチル、エチル、ｎ−プロピル、イソプロピルからなる群から選択されるアルキル基であることである。
【００５９】
Ｅ．３  前述の項目Ｅ．２の好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ベンゾキノン官能基（Ｅ）である場合において意味するものは、Ｒ１、Ｒ１、Ｒ２、Ｒ３、Ｒ１’、Ｒ１’、Ｒ１’基が、それぞれ独立して、項目Ｅ．１で定義された構造（Ｅ１）、（Ｅ２）、（Ｅ３）から選択され、Ｒ２、Ｒ４、Ｒ５基が、それぞれ独立して、項目Ｅ．１で定義された構造（Ｅ４）、（Ｅ５）、（Ｅ６）、（Ｅ７）、（Ｅ８）、（Ｅ９）から選択され、
（ｘｖｉＥ１）、（ｘｖｉｉＥ１）、（ｘｖｉｉｉＥ１）は、項目Ｅ．１で定義された意味を有し、
ＲＥ１、ＲＥ２、ＲＥ３、ＲＥ４、ＲＥ５、ＲＥ６、ＲＥ７、ＲＥ８、ＲＥ９、ＲＥ１０、ＲＥ１１、ＲＥ１２、ＲＥ１３、ＲＥ１４、ＲＥ１５、ＲＥ１６、ＲＥ１７、ＲＥ１８、ＲＥ１９、ＲＥ２０、ＲＥ２０＊、ＲＥ２１、ＲＥ２２、ＲＥ２３、ＲＥ２４、ＲＥ２５、ＲＥ２６、ＲＥ２７、ＲＥ２８、ＲＥ２９、ＲＥ３０基が、水素、−ＯＨ、−ＣＯＯＲＥ４０、−ＣＯＲＥ４１、スルホン酸エステルからなる群から選択され、より好ましくは、全て水素であり、
ＲＥ４０、ＲＥ４１基が、それぞれ独立して、水素、アルキル基からなる群から選択され、同アルキル基が、好ましくは、１〜６個の炭素原子を有するアルキル基、より好ましくは、メチル、エチル、ｎ−プロピル、イソプロピルからなる群から選択されるアルキル基であることである。
【００６０】
Ｅ．４  前述の項目Ｅ．３の好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ベンゾキノン官能基（Ｅ）である場合において意味するものは、Ｒ１、Ｒ１、Ｒ２、Ｒ３、Ｒ１’、Ｒ１’、Ｒ１’基が、それぞれ独立して、項目Ｅ．１で定義された構造（Ｅ１）、（Ｅ２）、（Ｅ３）から選択され、Ｒ２、Ｒ４、Ｒ５基が、それぞれ独立して、項目Ｅ．１で定義された構造（Ｅ４）、（Ｅ５）、（Ｅ６）、（Ｅ８）、（Ｅ９）から選択され、
（ｘｖｉＥ１）、（ｘｖｉｉＥ１）、（ｘｖｉｉｉＥ１）が、項目Ｅ．１で定義された意味を有し、
ＲＥ１、ＲＥ２、ＲＥ３、ＲＥ４、ＲＥ５、ＲＥ６、ＲＥ７、ＲＥ８、ＲＥ９、ＲＥ１０、ＲＥ１１、ＲＥ１２、ＲＥ１３、ＲＥ１４、ＲＥ１５、ＲＥ１６、ＲＥ１７、ＲＥ１８、ＲＥ１９、ＲＥ２３、ＲＥ２４、ＲＥ２５、ＲＥ２６、ＲＥ２７、ＲＥ２８、ＲＥ２９、ＲＥ３０基が、水素、−ＯＨ、−ＣＯＯＲＥ５０、−ＣＯＲＥ５１、スルホン酸エステルからなる群から選択され、より好ましくは、全て水素であり、
ＲＥ５０、ＲＥ５１基が、それぞれ独立して、水素、アルキル基からなる群から選択され、同アルキル基は、好ましくは、１〜６個の炭素原子を有するアルキル基、より好ましくは、メチル、エチル、ｎ−プロピル、イソプロピルからなる群から選択されるアルキル基であることである。
【００６１】
Ｅ．５  前述の項目Ｅ．４の好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ベンゾキノン官能基（Ｅ）である場合において意味するものは、Ｒ１、Ｒ１、Ｒ２、Ｒ３、Ｒ１’、Ｒ１’、Ｒ１’基が、それぞれ独立して、項目Ｅ．１で定義された構造（Ｅ１）、（Ｅ２）、（Ｅ３）から選択され、Ｒ２、Ｒ４、Ｒ５基が、それぞれ独立して、項目Ｅ．１で定義された構造（Ｅ６）、（Ｅ９）から選択され、
（ｘｖｉＥ１）、（ｘｖｉｉＥ１）、（ｘｖｉｉｉＥ１）が、項目Ｅ．１で定義された意味を有し、
（Ｅ９）において、（ｘｖｉｉＥ１）および（ｘｖｉｉｉＥ１）で示される２つの結合が、好ましくは、互いにパラ位にあり、
ＲＥ１、ＲＥ２、ＲＥ３、ＲＥ４、ＲＥ５、ＲＥ６、ＲＥ７、ＲＥ８、ＲＥ９、ＲＥ１０、ＲＥ１１、ＲＥ１２、ＲＥ１３、ＲＥ１８、ＲＥ１９、ＲＥ２７、ＲＥ２８、ＲＥ２９、ＲＥ３０、ＲＥ２３、ＲＥ２４基が、水素、−ＯＨ、−ＣＯＯＲＥ６０、−ＣＯＲＥ６１、スルホン酸エステルからなる群から選択され、より好ましくは、全て水素であり、
ＲＥ６０、ＲＥ６１基が、それぞれ独立して、水素、アルキル基からなる群から選択され、同アルキル基は、好ましくは、１〜６個の炭素原子を有するアルキル基、より好ましくは、メチル、エチル、ｎ−プロピル、イソプロピルからなる群から選択されるアルキル基であることである。
【００６２】
Ｅ．６  Ｉ．１．β）で定義された本発明の第１の態様の特に好ましい実施形態では、本発明の第１の態様における電極材料に包含される、主鎖中で非共役である有機レドックスポリマーＰは、化学構造（Ｉ）で示される互いに連結した繰り返し単位ｎ１
【化２９】
2021521576.tif 000030
［式中、
ｎ１は、≧４の整数、より好ましくは、４〜１０６の範囲の整数、より好ましくは、１０〜１０５の範囲の整数、より好ましくは、１００〜１０４の範囲の整数であり、
ｍ１は、≧０の整数、好ましくは、０〜１０６の範囲の整数、より好ましくは、０〜１０５の範囲の整数、より好ましくは、０〜１０４の範囲の整数、さらにより好ましくは、０〜１０の範囲の整数、最も好ましくは、各場合において０であり、
ポリマーＰ内の化学構造（Ｉ）で示される繰り返し単位は、同じであるか、または少なくとも部分的に互いに異なり、
該ポリマー内の化学構造（Ｉ）で示される繰り返し単位は、特定の繰り返し単位における「＊＊」で示される結合が、隣接する繰り返し単位における「＊」で示される結合に連結するように互いに連結しており、
Ｘ１は、有機二重結合、有機三重結合、オキシランもしくはアジリジンからなる群からの重合反応により形成される非共役有機基またはポリマー類似反応により形成される非共役有機基であり、
Ｙ１は、非共役有機スペーサ単位であり、
Ｌ１、Ｌ１’は、それぞれ独立して、直接結合、有機リンカー単位からなる群から選択され、好ましくは、Ｌ１は、直接結合、有機リンカー単位からなる群から選択され、Ｌ１’は、直接結合であり、
Ｒ１、Ｒ１’は、それぞれ独立して、レドックス活性ベンゾキノン官能基（Ｅ）であり、Ｒ１’は、水素基であることもでき、好ましくは、Ｒ１は、レドックス活性ベンゾキノン官能基（Ｅ）であり、Ｒ１’は、水素基であり、
レドックス活性ベンゾキノン官能基（Ｅ）は、より好ましくは、項目Ｅ．１で示された構造（Ｅ１）、（Ｅ２）、（Ｅ３）のうちの１つを有し、
Ｒ１＝（Ｅ１）、（Ｅ２）または（Ｅ３）の場合、（ｘｖｉＥ１）で示される結合は、Ｌ１への結合であり、
Ｒ１’＝（Ｅ１）、（Ｅ２）または（Ｅ３）の場合、（ｘｖｉＥ１）で示される結合は、Ｌ１’への結合であり、
ＲＥ１、ＲＥ２、ＲＥ３、ＲＥ４、ＲＥ５、ＲＥ６、ＲＥ７、ＲＥ８、ＲＥ９、ＲＥ１０、ＲＥ１１、ＲＥ１２、ＲＥ１３基は、それぞれ独立して、水素、−ＯＨ、−ＣＯＯＲＥ７０、−ＣＯＲＥ７１、スルホン酸エステルからなる群から選択され、より好ましくは、全て水素であり、
ＲＥ７０、ＲＥ７１基は、それぞれ独立して、水素、アルキル基からなる群から選択され、同アルキル基は、好ましくは、１〜６個の炭素原子を有するアルキル基、より好ましくは、メチル、エチル、ｎ−プロピル、イソプロピルからなる群から選択されるアルキル基である］
を含む。
【００６３】
Ｉ．１．１．６  レドックス活性トリフェニルアミン官能基（Ｇ）
本発明の文脈において、「レドックス活性トリフェニルアミン官能基」は、トリフェニルアミンに由来する基本骨格を含むレドックス活性有機基を意味する。
【００６４】
Ｇ．１  項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性トリフェニルアミン官能基（Ｇ）である場合に、これは、とりわけ、本発明に従って、Ｒ１、Ｒ１’、Ｒ２’、Ｒ３’、またはＲ１、Ｒ１’、またはＲ１基が、それぞれ独立して、下記構造（Ｇ１）を有し、Ｒ２、Ｒ４、Ｒ５基は、それぞれ独立して、下記構造（Ｇ２）、（Ｇ３）：
【化３０】
2021521576.tif 000031
［式中、
Ｒ１＝（Ｇ１）の場合、（ｘｉｘＧ１）で示される結合は、Ｌ１への結合であり、
Ｒ１’＝（Ｇ１）の場合、（ｘｉｘＧ１）で示される結合は、Ｌ１’への結合であり、
Ｒ２’＝（Ｇ１）の場合、（ｘｉｘＧ１）で示される結合は、Ｌ２’への結合であり、
Ｒ３’＝（Ｇ１）の場合、（ｘｉｘＧ１）で示される結合は、Ｌ３’への結合であり、
Ｒ２＝（Ｇ２）または（Ｇ３）の場合、（ｘｘＧ１）で示される結合は、Ｌ２への結合であり、（ｘｘｉＧ１）で示される結合は、Ｌ３への結合であり、
Ｒ４＝（Ｇ２）または（Ｇ３）の場合、（ｘｘＧ１）で示される結合は、Ｌ４への結合であり、（ｘｘｉＧ１）で示される結合は、Ｌ５への結合であり、
Ｒ５＝（Ｇ２）または（Ｇ３）の場合、（ｘｘＧ１）で示される結合は、Ｌ６への結合であり、（ｘｘｉＧ１）で示される結合は、Ｌ７への結合であり、
ＲＧ１、ＲＧ２、ＲＧ３、ＲＧ４、ＲＧ５、ＲＧ６、ＲＧ７、ＲＧ８、ＲＧ９、ＲＧ１０、ＲＧ１１、ＲＧ１２、ＲＧ１３、ＲＧ１４、ＲＧ１５、ＲＧ１６、ＲＧ１７、ＲＧ１８、ＲＧ１９、ＲＧ２０、ＲＧ２１、ＲＧ２２、ＲＧ２３、ＲＧ２４、ＲＧ２５、ＲＧ２６、ＲＧ２７、ＲＧ２８、ＲＧ２９、ＲＧ３０、ＲＧ３１、ＲＧ３２、ＲＧ３３、ＲＧ３４、ＲＧ３５、ＲＧ３６、ＲＧ３７、ＲＧ３８、ＲＧ３９、ＲＧ４０基は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲン、（ヘテロ）芳香族基（同（ヘテロ）芳香族基は、ハロゲン、（ハロ）アルキル、（ハロ）アルコキシ、シアノ、カルボン酸エステルから選択される少なくとも１つの基により置換されていてもよい）からなる群から選択され、
好ましくは、水素、（ハロ）アルキル基、（ハロ）アルコキシ基、（ハロ）シクロアルキル基、シアノ、カルボン酸エステル、チオフェンからなる群から選択され、好ましくは、水素、シアノ、アルキル基からなる群から選択され、
より好ましくは、水素、アルコキシ基、シアノからなる群から選択され、
さらにより好ましくは、Ｒ１、Ｒ１’、Ｒ２’、Ｒ３’、またはＲ１、Ｒ１’、またはＲ１基は、それぞれ独立して、構造（Ｇ１）を有し、Ｒ２、Ｒ４、Ｒ５基は、それぞれ独立して、構造（Ｇ２）を有し、ＲＧ７、ＲＧ１２、ＲＧ２０、ＲＧ２５基は、それぞれ独立して、水素、アルコキシ、シアノ、アルキル基からなる群から選択され、ＲＧ１、ＲＧ２、ＲＧ３、ＲＧ４、ＲＧ５、ＲＧ６、ＲＧ８、ＲＧ９、ＲＧ１０、ＲＧ１１、ＲＧ１３、ＲＧ１４、ＲＧ１５、ＲＧ１６、ＲＧ１７、ＲＧ１８、ＲＧ１９、ＲＧ２１、ＲＧ２２、ＲＧ２３、ＲＧ２４、ＲＧ２６、ＲＧ２７基はそれぞれ、水素である］
からなる群から選択されることを意味する。
【００６５】
Ｇ．２  Ｉ．１．β）で定義された本発明の第１の態様の特に好ましい実施形態では、本発明の第１の態様における電極材料に包含される、主鎖中で非共役である有機レドックスポリマーＰは、特に、化学構造（Ｉ）で示される互いに連結した繰り返し単位ｎ１
【化３１】
2021521576.tif 000032
［式中、
ｎ１は、≧４の整数、より好ましくは、４〜１０６の範囲の整数、より好ましくは、１０〜１０５の範囲の整数、より好ましくは、１００〜１０４の範囲の整数であり、
ｍ１は、≧０の整数、好ましくは、０〜１０６の範囲の整数、より好ましくは、０〜１０５の範囲の整数、より好ましくは、０〜１０４の範囲の整数、さらにより好ましくは、０〜１０の範囲の整数、最も好ましくは、各場合において０であり、
ポリマーＰ内の化学構造（Ｉ）で示される繰り返し単位は、同じであるか、または少なくとも部分的に互いに異なり、
該ポリマー内の化学構造（Ｉ）で示される繰り返し単位は、特定の繰り返し単位における「＊＊」で示される結合が隣接する繰り返し単位における「＊」で示される結合に連結するように互いに連結しており、
Ｘ１は、有機二重結合、有機三重結合、オキシランもしくはアジリジンからなる群からの重合反応により形成される非共役有機基またはポリマー類似反応により形成される非共役有機基であり、
Ｙ１は、非共役有機スペーサ単位であり、
Ｌ１、Ｌ１’は、それぞれ独立して、直接結合、有機リンカー単位からなる群から選択され、好ましくは、Ｌ１は、直接結合、有機リンカー単位からなる群から選択され、Ｌ１’は、直接結合であり、
Ｒ１、Ｒ１’は、それぞれ独立して、レドックス活性トリフェニルアミン官能基（Ｇ）であり、Ｒ１’は、水素基であることもでき、好ましくは、Ｒ１は、レドックス活性トリフェニルアミン官能基（Ｇ）であり、Ｒ１’は、水素基であり、
レドックス活性トリフェニルアミン官能基（Ｇ）は、より好ましくは、項目Ｇ．１で定義された構造（Ｇ１）を有し、
ＲＧ１、ＲＧ２、ＲＧ３、ＲＧ４、ＲＧ５、ＲＧ６、ＲＧ７、ＲＧ８、ＲＧ９、ＲＧ１０、ＲＧ１１、ＲＧ１２、ＲＧ１３、ＲＧ１４基は、独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲン、（ヘテロ）芳香族基（同（ヘテロ）芳香族基は、ハロゲン、（ハロ）アルキル、（ハロ）アルコキシ、シアノ、カルボン酸エステルから選択される少なくとも１つの基により置換されていてもよい）からなる群から選択され、
好ましくは、水素、（ハロ）アルキル基、（ハロ）アルコキシ基、（ハロ）シクロアルキル基、シアノ、カルボン酸エステル、チオフェンからなる群から選択され、
より好ましくは、水素、アルキル基、シアノ、アルコキシ基からなる群から選択され、
より好ましくは、ＲＧ７、ＲＧ１２基は、それぞれ独立して、アルコキシ、シアノ、水素、アルキル基からなる群から選択され、ＲＧ１、ＲＧ２、ＲＧ３、ＲＧ４、ＲＧ５、ＲＧ６、ＲＧ８、ＲＧ９、ＲＧ１０、ＲＧ１１、ＲＧ１３、ＲＧ１４基はそれぞれ、水素であり、
Ｒ１＝（Ｇ１）の場合、（ｘｉｘＧ１）で示される結合は、Ｌ１への結合であり、
Ｒ１’＝（Ｇ１）の場合、（ｘｉｘＧ１）で示される結合は、Ｌ１’への結合である］
を含む。
【００６６】
Ｇ．３  前述の項目Ｇの好ましい実施形態では、レドックス活性トリフェニルアミン官能基（Ｇ）は、構造（Ｇ４）、（Ｇ５）、（Ｇ６）
【化３２】
2021521576.tif 000033
［式中、
ＲＧ４１、ＲＧ４２、ＲＧ４３、ＲＧ４４、ＲＧ４５、ＲＧ４６、ＲＧ４７、ＲＧ４８、ＲＧ４９、ＲＧ５０、ＲＧ５１、ＲＧ５２、ＲＧ５３、ＲＧ５４、ＲＧ５５、ＲＧ５６、ＲＧ５７、ＲＧ５８、ＲＧ５９、ＲＧ６０、ＲＧ６１、ＲＧ６２、ＲＧ６３、ＲＧ６４、ＲＧ６５、ＲＧ６６、ＲＧ６７、ＲＧ６８、ＲＧ６９、ＲＧ７０、ＲＧ７１、ＲＧ７２、ＲＧ７３、ＲＧ７４、ＲＧ７５、ＲＧ７６、ＲＧ７７、ＲＧ７８、ＲＧ７９、ＲＧ８０、ＲＧ８１、ＲＧ８２は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲン、（ヘテロ）芳香族基（同（ヘテロ）芳香族基は、ハロゲン、（ハロ）アルキル、（ハロ）アルコキシ、シアノ、カルボン酸エステルから選択される少なくとも１つの基により置換されていてもよい）からなる群から選択され、
好ましくは、水素、（ハロ）アルキル基、（ハロ）アルコキシ基、（ハロ）シクロアルキル基、シアノ、カルボン酸エステル、チオフェンからなる群から選択され、
より好ましくは、水素、シアノ、アルキル基、アルコキシ基からなる群から選択され、さらにより好ましくは、全て水素であり、
さらにより好ましくは、ＲＧ４７、ＲＧ５２、ＲＧ６１、ＲＧ６６、ＲＧ７５、ＲＧ８０基は、それぞれ独立して、アルコキシ、シアノ、水素、アルキル基からなる群から選択され、ＲＧ４１、ＲＧ４２、ＲＧ４３、ＲＧ４４、ＲＧ４５、ＲＧ４６、ＲＧ４８、ＲＧ４９、ＲＧ５０、ＲＧ５１、ＲＧ５３、ＲＧ５４、ＲＧ５５、ＲＧ５６、ＲＧ５７、ＲＧ５８、ＲＧ５９、ＲＧ６０、ＲＧ６２、ＲＧ６３、ＲＧ６４、ＲＧ６５、ＲＧ６７、ＲＧ６８、ＲＧ６９、ＲＧ７０、ＲＧ７１、ＲＧ７２、ＲＧ７３、ＲＧ７４、ＲＧ７６、ＲＧ７７、ＲＧ７８、ＲＧ７９、ＲＧ８１、ＲＧ８２基はそれぞれ、水素であり、
各場合において、（ｘｉｘＧ２）で示される結合は、Ｌ１への結合である］
から選択される。
【００６７】
Ｇ．４  前述の項目Ｇ．３の好ましい実施形態では、レドックス活性トリフェニルアミン官能基（Ｇ）は、項目Ｇ．３で定義された構造（Ｇ４）を有し、ＲＧ４１、ＲＧ４２、ＲＧ４３、ＲＧ４４、ＲＧ４５、ＲＧ４６、ＲＧ４７、ＲＧ４８、ＲＧ４９、ＲＧ５０、ＲＧ５１、ＲＧ５２、ＲＧ５３、ＲＧ５４基は、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲン、（ヘテロ）芳香族基（同（ヘテロ）芳香族基は、ハロゲン、（ハロ）アルキル、（ハロ）アルコキシ、シアノ、カルボン酸エステルから選択される少なくとも１つの基により置換されていてもよい）からなる群から独立して選択され、
好ましくは、水素、（ハロ）アルキル基、（ハロ）アルコキシ基、（ハロ）シクロアルキル基、シアノ、カルボン酸エステル、チオフェンからなる群から選択され、
より好ましくは、水素、シアノ、アルキル基、アルコキシ基からなる群から選択され、さらにより好ましくは、全て水素であり、
さらにより好ましくは、ＲＧ４７、ＲＧ５２基は、それぞれ独立して、アルコキシ、シアノ、水素、アルキル基からなる群から選択され、ＲＧ４１、ＲＧ４２、ＲＧ４３、ＲＧ４４、ＲＧ４５、ＲＧ４６、ＲＧ４８、ＲＧ４９、ＲＧ５０、ＲＧ５１、ＲＧ５３、ＲＧ５４基はそれぞれ、水素であり、
各場合において、（ｘｉｘＧ２）で示される結合は、Ｌ１への結合である］
から選択される。
【００６８】
Ｉ．１．１．７  レドックス活性ビオロゲン官能基（Ｈ）
本発明の文脈において、「レドックス活性ビオロゲン官能基」は、ビオロゲンに由来する基本骨格を含むレドックス活性有機基を意味する。
【００６９】
Ｈ．１  項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ビオロゲン官能基（Ｈ）である場合に、これは、とりわけ、本発明に従って、Ｒ１、Ｒ１’、Ｒ２’、Ｒ３’、またはＲ１、Ｒ１’、またはＲ１基が、それぞれ独立して、構造（Ｈ１）、（Ｈ２）からなる群から選択され、Ｒ２、Ｒ４、Ｒ５基は、それぞれ独立して、構造（Ｈ３）、（Ｈ４）、（Ｈ５）、（Ｈ６）、（Ｈ７）
【化３３】
2021521576.tif 000034
［式中、
Ｒ１＝（Ｈ１）または（Ｈ２）の場合、（ｘｘｉｉＨ１）で示される結合は、Ｌ１への結合であり、
Ｒ１’＝（Ｈ１）または（Ｈ２）の場合、（ｘｘｉｉＨ１）で示される結合は、Ｌ１’への結合であり、
Ｒ２’＝（Ｈ１）または（Ｈ２）の場合、（ｘｘｉｉＨ１）で示される結合は、Ｌ２’への結合であり、
Ｒ３’＝（Ｈ１）または（Ｈ２）の場合、（ｘｘｉｉＨ１）で示される結合は、Ｌ３’への結合であり、
Ｒ２＝（Ｈ３）、（Ｈ４）、（Ｈ５）、（Ｈ６）または（Ｈ７）の場合、（ｘｘｉｉｉＨ１）で示される結合は、Ｌ２への結合であり、（ｘｘｉｖＨ１）で示される結合は、Ｌ３への結合であり、
Ｒ４＝（Ｈ３）、（Ｈ４）、（Ｈ５）、（Ｈ６）または（Ｈ７）の場合、（ｘｘｉｉｉＨ１）で示される結合は、Ｌ４への結合であり、（ｘｘｉｖＨ１）で示される結合は、Ｌ５への結合であり、
Ｒ５＝（Ｈ３）、（Ｈ４）、（Ｈ５）、（Ｈ６）または（Ｈ７）の場合、（ｘｘｉｉｉＨ１）で示される結合は、Ｌ６への結合であり、（ｘｘｉｖＨ１）で示される結合は、Ｌ７への結合であり、
ＲＨ１、ＲＨ２、ＲＨ３、ＲＨ４、ＲＨ６、ＲＨ７、ＲＨ８、ＲＨ９、ＲＨ１１、ＲＨ１２、ＲＨ１３、ＲＨ１５、ＲＨ１６、ＲＨ１７、ＲＨ１８、ＲＨ２０、ＲＨ２１、ＲＨ２２、ＲＨ２４、ＲＨ２５、ＲＨ２６、ＲＨ２７、ＲＨ２８、ＲＨ２９、ＲＨ３０、ＲＨ３２、ＲＨ３３、ＲＨ３４、ＲＨ３５、ＲＨ３６、ＲＨ３７、ＲＨ３８、ＲＨ３９、ＲＨ４０、ＲＨ４１、ＲＨ４３、ＲＨ４４、ＲＨ４５、ＲＨ４７、ＲＨ４８、ＲＨ４９、ＲＨ５１、ＲＨ５２、ＲＨ５３、ＲＨ５４、ＲＨ５５、ＲＨ５６、ＲＨ５７、ＲＨ５８基は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択され、好ましくは、水素、（ハロ）アルキル、ハロゲンからなる群から選択され、より好ましくは、全て水素であり、
ＲＨ５、ＲＨ１０、ＲＨ１４、ＲＨ１９、ＲＨ２３、ＲＨ３１、ＲＨ４２、ＲＨ４６、ＲＨ５０基は、それぞれ独立して、水素、（ハロ）アルキル基、アルケニル基、アルキニル基、（ハロ）アルコキシ基、シクロアルキル基、カルボニルアルキルからなる群から選択され、好ましくは、水素、（ハロ）アルキル、ハロゲンからなる群から選択され、より好ましくは、全て水素であり、
ＸＨ１、ＸＨ２、ＸＨ３、ＸＨ４、ＸＨ５、ＸＨ６、ＸＨ７基は、それぞれ独立して、直接結合、二価共役脂肪族基、二価共役（ヘテロ）芳香族基からなる群から選択され、好ましくは、直接結合、二価共役（ヘテロ）芳香族基からなる群から選択され、より好ましくは、直接結合、フェニレンからなる群から選択され、より好ましくは、それぞれ直接結合である］
からなる群から選択される。
【００７０】
Ｈ．２  前述の項目Ｈ．１の好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、レドックス活性ビオロゲン官能基（Ｈ）である場合において意味するものは、Ｒ１、Ｒ１’、Ｒ２’、Ｒ３’、またはＲ１、Ｒ１’、またはＲ１基が、それぞれ独立して、項目Ｈ．１で定義されたＸＨ１、ＲＨ１、ＲＨ２、ＲＨ３、ＲＨ４、ＲＨ５、ＲＨ６、ＲＨ７、ＲＨ８、ＲＨ９の意味を有する、項目Ｈ．１で定義された構造（Ｈ１）を有し、Ｒ２、Ｒ４、Ｒ５が、それぞれ独立して、項目Ｈ．１で特定されたＸＨ７、ＲＨ５１、ＲＨ５２、ＲＨ５３、ＲＨ５４、ＲＨ５５、ＲＨ５６、ＲＨ５７、ＲＨ５８の意味を有する、項目Ｈ．１で定義された構造（Ｈ７）を有することである。
【００７１】
Ｈ．３  Ｉ．１．β）で定義された本発明の第１の態様の特に好ましい実施形態では、本発明の第１の態様における電極材料に包含される、主鎖中で非共役である有機レドックスポリマーＰは、特に、化学構造（Ｉ）で示される互いに連結した繰り返し単位ｎ１
【化３４】
2021521576.tif 000035
［式中、
ｎ１は、≧４の整数、より好ましくは、４〜１０６の範囲の整数、より好ましくは、１０〜１０５の範囲の整数、より好ましくは、１００〜１０４の範囲の整数であり、
ｍ１は、≧０の整数、好ましくは、０〜１０６の範囲の整数、より好ましくは、０〜１０５の範囲の整数、より好ましくは、０〜１０４の範囲の整数、さらにより好ましくは、０〜１０の範囲の整数、最も好ましくは、各場合において０であり、
ポリマーＰ内の化学構造（Ｉ）で示される繰り返し単位は、同じであるか、または少なくとも部分的に互いに異なり、
該ポリマー内の化学構造（Ｉ）で示される繰り返し単位は、特定の繰り返し単位における「＊＊」で示される結合が隣接する繰り返し単位における「＊」で示される結合に連結するように互いに連結しており、
Ｘ１は、有機二重結合、有機三重結合、オキシランもしくはアジリジンからなる群からの重合反応により形成される非共役有機基またはポリマー類似反応により形成される非共役有機基であり、
Ｙ１は、非共役有機スペーサ単位であり、
Ｌ１、Ｌ１’は、それぞれ独立して、直接結合、有機リンカー単位からなる群から選択され、好ましくは、Ｌ１は、直接結合、有機リンカー単位からなる群から選択され、Ｌ１’は、直接結合であり、
Ｒ１、Ｒ１’は、それぞれ独立して、レドックス活性ビオロゲン官能基（Ｈ）であり、Ｒ１’は、水素基であることもでき、好ましくは、Ｒ１は、レドックス活性ビオロゲン官能基（Ｈ）であり、Ｒ１’は、水素基であり、
レドックス活性ビオロゲン官能基（Ｈ）は、より好ましくは、項目Ｈ．１で示された構造（Ｈ１）を有し、
ＲＨ１、ＲＨ２、ＲＨ３、ＲＨ４、ＲＨ５、ＲＨ６、ＲＨ７、ＲＨ８、ＲＨ９は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択され、好ましくは、水素、（ハロ）アルキル、ハロゲンからなる群から選択され、より好ましくは、全て水素であり、
ＸＨ１基は、直接結合、二価共役脂肪族基、二価共役（ヘテロ）芳香族基からなる群から選択され、好ましくは、直接結合、二価（ヘテロ）芳香族基からなる群から選択され、より好ましくは、直接結合、フェニレンからなる群から選択され、より好ましくは、直接結合であり、
Ｒ１＝（Ｈ１）の場合、（ｘｘｉｉＨ１）で示される結合は、Ｌ１への結合であり、
Ｒ１’＝（Ｈ１）の場合、（ｘｘｉｉＨ１）で示される結合は、Ｌ１’への結合である］
を含む。
【００７２】
Ｉ．１．１．８  レドックス活性フェロセン官能基（Ｊ）
本発明の文脈において、「レドックス活性フェロセン官能基」は、フェロセンに由来する基本骨格を含むレドックス活性有機基を意味する。
【００７３】
Ｊ．１  項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性フェロセン官能基（Ｊ）である場合に、これは、とりわけ、本発明に従って、Ｒ１、Ｒ１’、Ｒ２’、Ｒ３’、またはＲ１、Ｒ１’、またはＲ１基が、それぞれ独立して、下記構造（Ｊ１）を有し、Ｒ２、Ｒ４、Ｒ５基は、それぞれ独立して、下記構造（Ｊ２）、（Ｊ３）、（Ｊ４）：
【化３５】
2021521576.tif 000036
［式中、
Ｒ１＝（Ｊ１）の場合、（ｘｘｖＪ１）で示される結合は、Ｌ１への結合であり、
Ｒ１’＝（Ｊ１）の場合、（ｘｘｖＪ１）で示される結合は、Ｌ１’への結合であり、
Ｒ２’＝（Ｊ１）の場合、（ｘｘｖＪ１）で示される結合は、Ｌ２’への結合であり、
Ｒ３’＝（Ｊ１）の場合、（ｘｘｖＪ１）で示される結合は、Ｌ３’への結合であり、
Ｒ２＝（Ｊ２）、（Ｊ３）または（Ｊ４）の場合、（ｘｘｖｉＪ１）で示される結合は、Ｌ２への結合であり、（ｘｘｖｉｉＪ１）で示される結合は、Ｌ３への結合であり、
Ｒ４＝（Ｊ２）、（Ｊ３）または（Ｊ４）の場合、（ｘｘｖｉＪ１）で示される結合は、Ｌ４への結合であり、（ｘｘｖｉｉＪ１）で示される結合は、Ｌ５への結合であり、
Ｒ５＝（Ｊ２）、（Ｊ３）または（Ｊ４）の場合、（ｘｘｖｉＪ１）で示される結合は、Ｌ６への結合であり、（ｘｘｖｉｉＪ１）で示される結合は、Ｌ７への結合であり、
ＲＪ１、ＲＪ２、ＲＪ３、ＲＪ４、ＲＪ５、ＲＪ６、ＲＪ７、ＲＪ８、ＲＪ９、ＲＪ１０、ＲＪ１１、ＲＪ１２、ＲＪ１３、ＲＪ１４、ＲＪ１５、ＲＪ１６、ＲＪ１７、ＲＪ１８、ＲＪ１９、ＲＪ２０、ＲＪ２１、ＲＪ２２、ＲＪ２３、ＲＪ２４、ＲＪ２５、ＲＪ２６、ＲＪ２７、ＲＪ２８、ＲＪ２９、ＲＪ３０、ＲＪ３１、ＲＪ３２、ＲＪ３３基は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択され、より好ましくは、水素、アルキル基（同アルキル基は、好ましくは、メチルである）からなる群から選択され、特に好ましくは、全て水素である］
からなる群から選択される。
【００７４】
Ｊ．２  Ｉ．１．β）で定義された本発明の第１の態様の特に好ましい実施形態では、本発明の第１の態様における電極材料に包含される、主鎖中で非共役である有機レドックスポリマーＰは、特に、化学構造（Ｉ）で示される互いに連結した繰り返し単位ｎ１
【化３６】
2021521576.tif 000037
［式中、
ｎ１は、≧４の整数、より好ましくは、４〜１０６の範囲の整数、より好ましくは、１０〜１０５の範囲の整数、より好ましくは、１００〜１０４の範囲の整数であり、
ｍ１は、≧０の整数、好ましくは、０〜１０６の範囲の整数、より好ましくは、０〜１０５の範囲の整数、より好ましくは、０〜１０４の範囲の整数、さらにより好ましくは、０〜１０の範囲の整数、最も好ましくは、各場合において０であり、
ポリマーＰ内の化学構造（Ｉ）で示される繰り返し単位は、同じであるか、または少なくとも部分的に互いに異なり、
該ポリマー内の化学構造（Ｉ）で示される繰り返し単位は、特定の繰り返し単位における「＊＊」で示される結合が隣接する繰り返し単位における「＊」で示される結合に連結するように互いに連結しており、
Ｘ１は、有機二重結合、有機三重結合、オキシランもしくはアジリジンからなる群からの重合反応により形成される非共役有機基またはポリマー類似反応により形成される非共役有機基であり、
Ｙ１は、非共役有機スペーサ単位であり、
Ｌ１、Ｌ１’は、それぞれ独立して、直接結合、有機リンカー単位からなる群から選択され、好ましくは、Ｌ１は、直接結合、有機リンカー単位からなる群から選択され、Ｌ１’は、直接結合であり、
Ｒ１、Ｒ１’は、それぞれ独立して、レドックス活性フェロセン官能基（Ｊ）であり、Ｒ１’は、水素基であることもでき、好ましくは、Ｒ１は、レドックス活性フェロセン官能基（Ｊ）であり、Ｒ１’は、水素基であり、
レドックス活性フェロセン官能基（Ｊ）は、より好ましくは、項目Ｊ．１で定義された構造（Ｊ１）を有し、
ＲＪ１、ＲＪ２、ＲＪ３、ＲＪ４、ＲＪ５、ＲＪ６、ＲＪ７、ＲＪ８、ＲＪ９基は、それぞれ独立して、水素、（ハロ）アルキル基、アルケニル基、アルキニル基、（ハロ）アルコキシ基、シクロアルキル基、カルボニルアルキル、−Ｃ（＝Ｏ）−Ｈ、カルボン酸、カルボキサミド、カルボン酸エステル、スルホン酸エステル、リン酸エステル、アミン、モノ（ハロ）アルキルアミノ、ジ（ハロ）アルキルアミノ、シアノ、ヒドロキシル、ハロゲンからなる群から選択され、好ましくは、水素、（ハロ）アルキル基からなる群から選択され、より好ましくは、水素、アルキル基（同アルキル基は、好ましくは、メチルである）からなる群から選択され、特に好ましくは、全て水素であり、
Ｒ１＝（Ｊ１）の場合、（ｘｘｖＪ１）で示される結合は、Ｌ１への結合であり、
Ｒ１’＝（Ｊ１）の場合、（ｘｘｖＪ１）で示される結合は、Ｌ１’への結合である］
を有する。
【００７５】
Ｉ．１．２  リンカー単位
項目Ｉ．１．α）または項目Ｉ．１．β）で定義された本発明の第１の態様では、構造（Ｉ）、（ＩＩ）および（ＩＩＩ）におけるＬ１、Ｌ２、Ｌ３、Ｌ４、Ｌ５、Ｌ６、Ｌ７、Ｌ１’、Ｌ２’、Ｌ３’、またはＬ１、Ｌ１’は、それぞれ独立して、直接結合、有機リンカー単位からなる群から選択される。この種の有機リンカー単位は、何らさらなる制限を受けず、当業者に公知である。
【００７６】
項目Ｉ．１．α）または項目Ｉ．１．β）で定義された本発明の第１の態様では、構造（Ｉ）、（ＩＩ）および（ＩＩＩ）におけるＬ１、Ｌ２、Ｌ３、Ｌ４、Ｌ５、Ｌ６、Ｌ７、Ｌ１’、Ｌ２’、Ｌ３’、またはＬ１、Ｌ１’がそれぞれ、有機リンカー単位である場合、これは、とりわけ、本発明に従って、その場合において、Ｌ１、Ｌ２、Ｌ３、Ｌ４、Ｌ５、Ｌ６、Ｌ７、Ｌ１’、Ｌ２’、Ｌ３’、またはＬ１、Ｌ１’が、それぞれ独立して、（Ｌ１１）、（Ｌ１２）：
【化３７】
2021521576.tif 000038
［式中、
ｐ１、ｐ２、ｐ３はそれぞれ、０または１であり、ただし、「ｐ２＝０、ｐ１＝ｐ３＝１」の場合を除き、
ｑ１、ｑ２、ｑ３はそれぞれ、０または１であり、ただし、「ｑ２＝０、ｑ１＝ｑ３＝１」の場合を除き、
ｑ４、ｑ５、ｑ６はそれぞれ、０または１であり、ただし、少なくとも１つのｑ４、ｑ５、ｑ６＝１であり、「ｑ５＝０、ｑ４＝ｑ６＝１」の場合を除き、
ＸＬ２、ＹＬ２、ＹＬ５は、それぞれ独立して、Ｏ、Ｓからなる群から選択され、
ＸＬ１、ＸＬ３、ＹＬ１、ＹＬ３、ＹＬ４、ＹＬ６は、それぞれ独立して、Ｏ、Ｓ、ＮＨ、Ｎ［（ハロ）アルキル］からなる群から選択され、
ＢＬ１は、二価の（ヘテロ）芳香族基、ニトロ基、−ＮＨ２、−ＣＮ、−ＳＨ、−ＯＨ、ハロゲンからなる群から選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する二価の脂肪族基からなる群から選択され、
Ｌ１、Ｌ２、Ｌ３、Ｌ４、Ｌ５、Ｌ６、Ｌ７、Ｌ１’、Ｌ２’またはＬ３’が、各レドックス活性Ｒ１、Ｒ２、Ｒ４、Ｒ５、Ｒ１’、Ｒ２’またはＲ３’基における非炭素原子に結合する場合、構造（Ｌ１１）について、「ｑ３＝０、ｑ２＝１、ｑ１＝１またはｑ３＝ｑ２＝ｑ１＝０またはｑ３＝０、ｑ２＝１、ｑ１＝０」という追加条件、好ましくは、「ｑ３＝ｑ２＝ｑ１＝０」という条件を適用可能であり、構造（Ｌ１２）について、「ｑ６＝０、ｑ５＝１、ｑ４＝１またはｑ６＝０、ｑ５＝１、ｑ４＝０」という追加条件を適用可能であり、
Ｌ１についての
【化３８】
2021521576.tif 000039
は、Ｒ１への結合点を表し、Ｌ１’については、Ｒ１’に対する結合点を表し、Ｌ２については、Ｒ２に対する結合点を表し、Ｌ２’については、Ｒ２’に対する結合点を表し、Ｌ３については、Ｒ２に対する結合点を表し、Ｌ３’については、Ｒ３’に対する結合点を表し、Ｌ４については、Ｒ４に対する結合点を表し、Ｌ５については、Ｒ４に対する結合点を表し、Ｌ６については、Ｒ５に対する結合点を表し、Ｌ７については、Ｒ５に対する結合点を表し、
Ｌ１についての
【化３９】
2021521576.tif 000040
は、Ｘ１に対する結合点を表し、Ｌ１’については、Ｘ１’に対する結合点を表し、Ｌ２については、Ｘ２に対する結合点を表し、Ｌ２’については、Ｘ２’に対する結合点を表し、Ｌ３については、Ｘ３に対する結合点を表し、Ｌ３’については、Ｘ３’に対する結合点を表し、Ｌ４については、Ｘ４に対する結合点を表し、Ｌ５については、Ｘ５に対する結合点を表し、Ｌ６については、Ｘ４に対する結合点を表し、Ｌ７については、Ｘ５に対する結合点を指す］
からなる群から選択される。
【００７７】
本明細書において、「少なくとも１つのｑ４、ｑ５、ｑ６＝１」という条件は、単に、構造（Ｌ１２）における各変数の定義に関するものであり、Ｌ１、Ｌ２、Ｌ３、Ｌ４、Ｌ５、Ｌ６、Ｌ７、Ｌ１’、Ｌ２’、Ｌ３’がそれぞれ直接結合であることもできるという可能性を除外することを意図するものではない。
【００７８】
Ｉ．１．２．１  レドックス活性芳香族イミド官能基（Ａ）における好ましいリンカー単位
ＬＡ．１  好ましい実施形態では、本発明の第１の態様において、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、レドックス活性芳香族イミド官能基（Ａ）である場合、特に、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、上記項目Ａ．１、より好ましくは、Ａ．２、さらにより好ましくは、Ａ．４にも定義された構造を有する場合、また、本発明の第１の態様において、主鎖中で非共役である有機レドックスポリマーＰが、項目Ａ．５で定義された構造を含む場合において、
その場合に、Ｌ１、Ｌ２、Ｌ３、Ｌ４、Ｌ５、Ｌ６、Ｌ７、Ｌ１’、Ｌ２’、Ｌ３’は、好ましくは、直接結合、（ＬＡ１１）、（ＬＡ１２）
【化４０】
2021521576.tif 000041
［式中、
ｐＡ１、ｐＡ２、ｐＡ３はそれぞれ、０または１であり、ただし、「ｐＡ２＝０、ｐＡ１＝ｐＡ３＝１」の場合を除き、
ｑＡ１、ｑＡ２、ｑＡ３はそれぞれ、０または１であり、ただし、「ｑＡ２＝０、ｑＡ１＝ｑＡ３＝１」の場合を除き、
ｑＡ４、ｑＡ５、ｑＡ６はそれぞれ、０または１であり、ただし、少なくとも１つのｑＡ４、ｑＡ５、ｑＡ６＝１であり、「ｑＡ５＝０、ｑＡ４＝ｑＡ６＝１」の場合を除き、
ＸＬＡ２、ＹＬＡ２、ＹＬＡ５は、それぞれ独立して、Ｏ、Ｓからなる群から選択され、
ＸＬＡ１、ＸＬＡ３、ＹＬＡ１、ＹＬＡ３、ＹＬＡ４、ＹＬＡ６は、それぞれ独立して、Ｏ、Ｓ、ＮＨ、Ｎ［（ハロ）アルキル］からなる群から選択され、
ＢＬＡ１は、二価の（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する二価の脂肪族基からなる群から選択され、
Ｌ１、Ｌ２、Ｌ３、Ｌ４、Ｌ５、Ｌ６、Ｌ７、Ｌ１’、Ｌ２’、Ｌ３’が、各レドックス活性Ｒ１、Ｒ２、Ｒ４、Ｒ５、Ｒ１’、Ｒ２’またはＲ３’基における非炭素原子に結合する場合、構造（ＬＡ１１）について、「ｑＡ３＝０、ｑＡ２＝１、ｑＡ１＝１またはｑＡ３＝ｑＡ２＝ｑＡ１＝０またはｑＡ３＝０、ｑＡ２＝１、ｑＡ１＝０」という追加条件、好ましくは、「ｑＡ３＝ｑＡ２＝ｑＡ１＝０」という条件を適用可能であり、構造（Ｌ１２）について、「ｑＡ６＝０、ｑＡ５＝１、ｑＡ４＝１またはｑＡ６＝０、ｑＡ５＝１、ｑＡ４＝０」という追加条件を適用可能であり、
Ｌ１についての
【化４１】
2021521576.tif 000042
は、Ｒ１への結合点を表し、Ｌ１’については、Ｒ１’に対する結合点を表し、Ｌ２については、Ｒ２に対する結合点を表し、Ｌ２’については、Ｒ２’に対する結合点を表し、Ｌ３については、Ｒ２に対する結合点を表し、Ｌ３’については、Ｒ３’に対する結合点を表し、Ｌ４については、Ｒ４に対する結合点を表し、Ｌ５については、Ｒ４に対する結合点を表し、Ｌ６については、Ｒ５に対する結合点を表し、Ｌ７については、Ｒ５に対する結合点を表し、
Ｌ１についての
【化４２】
2021521576.tif 000043
は、Ｘ１に対する結合点を表し、Ｌ１’については、Ｘ１’に対する結合点を表し、Ｌ２については、Ｘ２に対する結合点を表し、Ｌ２’については、Ｘ２’に対する結合点を表し、Ｌ３については、Ｘ３に対する結合点を表し、Ｌ３’については、Ｘ３’に対する結合点を表し、Ｌ４については、Ｘ４に対する結合点を表し、Ｌ５については、Ｘ５に対する結合点を表し、Ｌ６については、Ｘ４に対する結合点を表し、Ｌ７については、Ｘ５に対する結合点を指す］
からなる群から選択される。
【００７９】
本明細書において、「少なくとも１つのｑＡ４、ｑＡ５、ｑＡ６＝１」という条件は、単に、構造（ＬＡ１２）における各変数の定義に関するものであり、Ｌ１、Ｌ２、Ｌ３、Ｌ４、Ｌ５、Ｌ６、Ｌ７、Ｌ１’、Ｌ２’、Ｌ３’がそれぞれ直接結合であることもできるという可能性を除外することを意図するものではない。
【００８０】
ＬＡ．２  前述の項目ＬＡ．１の好ましい実施形態では、ＸＬＡ２、ＹＬＡ２、ＹＬＡ５は、それぞれ独立して、Ｏ、Ｓ、好ましくは、Ｏからなる群から選択され、ＸＬＡ１、ＸＬＡ３、ＹＬＡ１、ＹＬＡ３、ＹＬＡ４、ＹＬＡ６は、それぞれ独立して、Ｏ、Ｓ、ＮＨ、Ｎ（アルキル）からなる群から選択され、好ましくは、Ｏ、Ｓからなる群から選択され、ＢＬＡ１は、ベンジレン、フェニレン、二価のアントラキノン基、エーテル、チオエーテルから選択される少なくとも１つの基を有する二価のアルキレン基からなる群から選択される。
【００８１】
ＬＡ．３  前述の項目ＬＡ．２の好ましい実施形態では、Ｌ１、Ｌ２、Ｌ３、Ｌ４、Ｌ５、Ｌ６、Ｌ７、Ｌ１’、Ｌ２’、Ｌ３’は、それぞれ独立して、直接結合、ベンジレン、フェニレン、二価のアントラキノン基、アルキレン基から選択され、同アルキレン基は、好ましくは、メチレン基、
【化４３】
2021521576.tif 000044
からなる群から選択され、
Ｌ１、Ｌ２、Ｌ３、Ｌ４、Ｌ５、Ｌ６、Ｌ７、Ｌ１’、Ｌ２’、Ｌ３’が、各レドックス活性Ｒ１、Ｒ２、Ｒ４、Ｒ５、Ｒ１’、Ｒ２’、Ｒ３’基における炭素原子に結合する場合、リンカー単位Ｌ１、Ｌ２、Ｌ３、Ｌ４、Ｌ５、Ｌ６、Ｌ７、Ｌ１’、Ｌ２’、Ｌ３’は、
【化４４】
2021521576.tif 000045
［式中、
ＲＬＡ３、ＲＬＡ４は、それぞれ独立して、水素、アルキルから選択され、好ましくは、両方とも水素であり、ＢＬＡ２は、エーテル基を場合により有するアルキレン基である］
からなる群から選択することもでき、
より好ましくは、Ｌ１、Ｌ２、Ｌ３、Ｌ４、Ｌ５、Ｌ６、Ｌ７、Ｌ１’、Ｌ２’、Ｌ３’は、それぞれ独立して、直接結合、
【化４５】
2021521576.tif 000046
［式中、
【化４６】
2021521576.tif 000047
および
【化４７】
2021521576.tif 000048
は、項目ＬＡ．１で与えられた定義を有する］
、メチレン基からなる群から選択される。
【００８２】
Ｉ．１．２．２  少なくとも１つの安定な酸素ラジカルを含むレドックス活性有機官能基（Ｂ）に好ましいリンカー単位
ＬＢ．１  本発明の第１の態様の好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、少なくとも１つの安定な酸素ラジカルを含むレドックス活性有機官能基（Ｂ）である場合、特に、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、上記項目Ｂ．１、より好ましくは、Ｂ．２で定義された構造を有する場合、また、本発明の第１の態様において、主鎖中で非共役である有機レドックスポリマーＰが、項目Ｂ．３で定義された構造を含む場合において、
その場合に、Ｌ１、Ｌ２、Ｌ３、Ｌ４、Ｌ５、Ｌ６、Ｌ７、Ｌ１’、Ｌ２’、Ｌ３’は、好ましくは、直接結合、（ＬＢ１１）、（ＬＢ１２）
【化４８】
2021521576.tif 000049
［式中、
ｐＢ１、ｐＢ２、ｐＢ３はそれぞれ、０または１であり、ただし、「ｐＢ２＝０、ｐＢ１＝ｐＢ３＝１」の場合を除き、
ｑＢ１、ｑＢ２、ｑＢ３はそれぞれ、０または１であり、ただし、「ｑＢ２＝０、ｑＢ１＝ｑＢ３＝１」の場合を除き、
ｑＢ４、ｑＢ５、ｑＢ６はそれぞれ、０または１であり、ただし、少なくとも１つのｑＢ４、ｑＢ５、ｑＢ６＝１であり、「ｑＢ５＝０、ｑＢ４＝ｑＢ６＝１」の場合を除き、
ＸＬＢ２、ＹＬＢ２、ＹＬＢ５は、それぞれ独立して、Ｏ、Ｓからなる群から選択され、
ＸＬＢ１、ＸＬＢ３、ＹＬＢ１、ＹＬＢ３、ＹＬＢ４、ＹＬＢ６は、それぞれ独立して、Ｏ、Ｓ、ＮＨ、Ｎ［（ハロ）アルキル］からなる群から選択され、
ＢＬ１は、二価の（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する二価の脂肪族基からなる群から選択され、
Ｌ１、Ｌ２、Ｌ３、Ｌ４、Ｌ５、Ｌ６、Ｌ７、Ｌ１’、Ｌ２’またはＬ３’が、各レドックス活性Ｒ１、Ｒ２、Ｒ４、Ｒ５、Ｒ１’、Ｒ２’、Ｒ３’基における非炭素原子に結合する場合、構造（ＬＢ１１）について、「ｑＢ３＝０、ｑＢ２＝１、ｑＢ１＝１またはｑＢ３＝ｑＢ２＝ｑＢ１＝０またはｑＢ３＝０、ｑＢ２＝１、ｑＢ１＝０」という追加条件、好ましくは、「ｑＢ３＝ｑＢ２＝ｑＢ１＝０」という条件を適用可能であり、構造（ＬＢ１２）について、「ｑＢ６＝０、ｑＢ５＝１、ｑＢ４＝１またはｑＢ６＝０、ｑＢ５＝１、ｑＢ４＝０」という追加条件を適用可能であり、
Ｌ１についての
【化４９】
2021521576.tif 000050
は、Ｒ１への結合点を表し、Ｌ１’については、Ｒ１’に対する結合点を表し、Ｌ２については、Ｒ２に対する結合点を表し、Ｌ２’については、Ｒ２’に対する結合点を表し、Ｌ３については、Ｒ２に対する結合点を表し、Ｌ３’については、Ｒ３’に対する結合点を表し、Ｌ４については、Ｒ４に対する結合点を表し、Ｌ５については、Ｒ４に対する結合点を表し、Ｌ６については、Ｒ５に対する結合点を表し、Ｌ７については、Ｒ５に対する結合点を表し、
Ｌ１についての
【化５０】
2021521576.tif 000051
は、Ｘ１に対する結合点を表し、Ｌ１’については、Ｘ１’に対する結合点を表し、Ｌ２については、Ｘ２に対する結合点を表し、Ｌ２’については、Ｘ２’に対する結合点を表し、Ｌ３については、Ｘ３に対する結合点を表し、Ｌ３’については、Ｘ３’に対する結合点を表し、Ｌ４については、Ｘ４に対する結合点を表し、Ｌ５については、Ｘ５に対する結合点を表し、Ｌ６については、Ｘ４に対する結合点を表し、Ｌ７については、Ｘ５に対する結合点を指す］
からなる群から選択される。
【００８３】
本明細書において、「少なくとも１つのｑＢ４、ｑＢ５、ｑＢ６＝１」という条件は、単に、構造（ＬＢ１２）における各変数の定義に関するものであり、Ｌ１、Ｌ２、Ｌ３、Ｌ４、Ｌ５、Ｌ６、Ｌ７、Ｌ１’、Ｌ２’、Ｌ３’がそれぞれ直接結合であることもできるという可能性を除外することを意図するものではない。
【００８４】
ＬＢ．２  前述の項目ＬＢ．１の好ましい実施形態では、ＸＬＢ２、ＹＬＢ２、ＹＬＢ５はそれぞれ、Ｏであり、ＸＬＢ１、ＸＬＢ３、ＹＬＢ１、ＹＬＢ３、ＹＬＢ４、ＹＬＢ６は、それぞれ独立して、Ｏ、ＮＨ、Ｎ（アルキル）、好ましくは、Ｏからなる群から選択され、ＢＬＡ２は、少なくとも１つのエーテル基を場合により有する二価のアルキレン基である。
【００８５】
ＬＢ．３  前述の項目ＬＢ．２の好ましい実施形態では、Ｌ１、Ｌ２、Ｌ３、Ｌ４、Ｌ５、Ｌ６、Ｌ７、Ｌ１’、Ｌ２’、Ｌ３’は、それぞれ独立して、直接結合、好ましくは、メチレンであるアルキレン基、フェニレン、
【化５１】
2021521576.tif 000052
エーテル基を有し、好ましくは、式
【化５２】
2021521576.tif 000053
［式中、ｍＬＢ１＝１〜１０００、好ましくは、ｍＬＢ１＝１〜１０］
で示される基または式
【化５３】
2021521576.tif 000054
［式中、ｍＬＢ２＝１〜１０００、好ましくは、ｍＬＢ２＝１〜１０］
で示される基であるアルキレン基からなる群から選択され、
Ｌ１、Ｌ２、Ｌ３、Ｌ４、Ｌ５、Ｌ６、Ｌ７、Ｌ１’、Ｌ２’、Ｌ３’が、各レドックス活性Ｒ１、Ｒ２、Ｒ４、Ｒ５、Ｒ１’、Ｒ２’、Ｒ３’基における炭素に結合する場合、Ｌ１、Ｌ２、Ｌ３、Ｌ４、Ｌ５、Ｌ６、Ｌ７、Ｌ１’、Ｌ２’、Ｌ３’は、
【化５４−１】
2021521576.tif 000055
［式中、ｍＬＢ３＝１〜１０００、好ましくは、ｍＬＢ３＝１〜１０］、
【化５４−２】
2021521576.tif 000056
［式中、ｍＬＢ４＝１〜１０００、好ましくは、ｍＬＢ４＝１〜１０］
からなる群から選択することもでき、
特に、Ｒ１、Ｒ１’が、構造（Ｂ１１１）で示される化合物である場合、
【化５４−３】
2021521576.tif 000057
が特に好ましく、
【化５５】
2021521576.tif 000058
および
【化５６】
2021521576.tif 000059
は、項目ＬＢ．１で与えられた定義を有する。
【００８６】
Ｉ．１．２．３  レドックス活性アントラキノン／カルバゾール官能基（Ｃ）に好ましいリンカー単位
ＬＣ．１  本発明の第１の態様のより好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、レドックス活性アントラキノン／カルバゾール官能基（Ｃ）である場合、特に、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、上記項目Ｃ．１、好ましくは、Ｃ．２、より好ましくは、Ｃ．３、さらにより好ましくは、Ｃ．４、さらにより好ましくは、Ｃ．５にも定義された構造を有する場合、また、本発明の第１の態様において、主鎖中で非共役である有機レドックスポリマーＰが、項目Ｃ．６、好ましくは、Ｃ．７で定義された構造を含む場合において、
その場合に、Ｌ１、Ｌ２、Ｌ３、Ｌ４、Ｌ５、Ｌ６、Ｌ７、Ｌ１’、Ｌ２’、Ｌ３’は、好ましくは、直接結合、（ＬＣ１１）、（ＬＣ１２）
【化５７】
2021521576.tif 000060
［式中、
ｐＣ１、ｐＣ２、ｐＣ３はそれぞれ、０または１であり、ただし、「ｐＣ２＝０、ｐＣ１＝ｐＣ３＝１」の場合を除き、
ｑＣ１、ｑＣ２、ｑＣ３はそれぞれ、０または１であり、ただし、「ｑＣ２＝０、ｑＣ１＝ｑＣ３＝１」の場合を除き、
ｑＣ４、ｑＣ５、ｑＣ６はそれぞれ、０または１であり、ただし、少なくとも１つのｑＣ４、ｑＣ５、ｑＣ６＝１であり、「ｑＣ５＝０、ｑＣ４＝ｑＣ６＝１」の場合を除き、
ＸＬＣ２、ＹＬＣ２、ＹＬＣ５は、それぞれ独立して、Ｏ、Ｓからなる群から選択され、
ＸＬＣ１、ＸＬＣ３、ＹＬＣ１、ＹＬＣ３、ＹＬＣ４、ＹＬＣ６は、それぞれ独立して、Ｏ、Ｓ、ＮＨ、Ｎ［（ハロ）アルキル］からなる群から選択され、
ＢＬＣ１は、二価の（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する二価の脂肪族基からなる群から選択され、
Ｌ１、Ｌ２、Ｌ３、Ｌ４、Ｌ５、Ｌ６、Ｌ７、Ｌ１’、Ｌ２’、Ｌ３’が、各レドックス活性Ｒ１、Ｒ２、Ｒ４、Ｒ５、Ｒ１’、Ｒ２’、Ｒ３’基における非炭素原子に結合する場合、構造（ＬＣ１１）について、「ｑＣ３＝０、ｑＣ２＝１、ｑＣ１＝１またはｑＣ３＝ｑＣ２＝ｑＣ１＝０またはｑＣ３＝０、ｑＣ２＝１、ｑＣ１＝０」という追加条件、好ましくは、「ｑＣ３＝ｑＣ２＝ｑＣ１＝０」という条件を適用可能であり、構造（ＬＣ１２）について、「ｑＣ６＝０、ｑＣ５＝１、ｑＣ４＝１またはｑＣ６＝０、ｑＣ５＝１、ｑＣ４＝０」という追加条件を適用可能であり、
Ｌ１についての
【化５８】
2021521576.tif 000061
は、Ｒ１への結合点を表し、Ｌ１’については、Ｒ１’に対する結合点を表し、Ｌ２については、Ｒ２に対する結合点を表し、Ｌ２’については、Ｒ２’に対する結合点を表し、Ｌ３については、Ｒ２に対する結合点を表し、Ｌ３’については、Ｒ３’に対する結合点を表し、Ｌ４については、Ｒ４に対する結合点を表し、Ｌ５については、Ｒ４に対する結合点を表し、Ｌ６については、Ｒ５に対する結合点を表し、Ｌ７については、Ｒ５に対する結合点を表し、
Ｌ１についての
【化５９】
2021521576.tif 000062
は、Ｘ１に対する結合点を表し、Ｌ１’については、Ｘ１’に対する結合点を表し、Ｌ２については、Ｘ２に対する結合点を表し、Ｌ２’については、Ｘ２’に対する結合点を表し、Ｌ３については、Ｘ３に対する結合点を表し、Ｌ３’については、Ｘ３’に対する結合点を表し、Ｌ４については、Ｘ４に対する結合点を表し、Ｌ５については、Ｘ５に対する結合点を表し、Ｌ６については、Ｘ４に対する結合点を表し、Ｌ７については、Ｘ５に対する結合点を指す］
からなる群から選択される。
【００８７】
本明細書において、「少なくとも１つのｑＣ４、ｑＣ５、ｑＣ６＝１」という条件は、単に、構造（ＬＣ１２）における各変数の定義に関するものであり、Ｌ１、Ｌ２、Ｌ３、Ｌ４、Ｌ５、Ｌ６、Ｌ７、Ｌ１’、Ｌ２’、Ｌ３’がそれぞれ直接結合であることもできるという可能性を除外することを意図するものではない。
【００８８】
ＬＣ．２  前述の項目ＬＣ．１の好ましい実施形態では、ＸＬＣ２、ＹＬＣ２、ＹＬＣ５はそれぞれ、Ｏであり、ＸＬＣ１、ＸＬＣ３、ＹＬＣ１、ＹＬＣ３、ＹＬＣ４、ＹＬＣ６は、それぞれ独立して、Ｏ、ＮＨ、Ｎ（アルキル）、好ましくは、Ｏからなる群から選択され、ＢＬＣ１は、少なくとも１つのエーテル基を場合により有する二価のアルキレン基である。
【００８９】
ＬＣ．３  前述の項目ＬＣ．２の好ましい実施形態では、Ｌ１、Ｌ２、Ｌ３、Ｌ４、Ｌ５、Ｌ６、Ｌ７、Ｌ１’、Ｌ２’、Ｌ３’は、直接結合、好ましくは、メチレンであるアルキレン基、フェニレン、
【化６０】
2021521576.tif 000063
、エーテル基を有し、好ましくは、式
【化６１】
2021521576.tif 000064
［式中、ｍＬＣ１＝２〜１０００、好ましくは、３〜５００、より好ましくは、１０〜１００の整数］
で示される基であるアルキレン基からなる群から選択され、
Ｌ１、Ｌ２、Ｌ３、Ｌ４、Ｌ５、Ｌ６、Ｌ７、Ｌ１’、Ｌ２’、Ｌ３’が、各レドックス活性Ｒ１、Ｒ２、Ｒ４、Ｒ５、Ｒ１’、Ｒ２’、Ｒ３’基における炭素原子に結合する場合、リンカー単位Ｌ１、Ｌ２、Ｌ３、Ｌ４、Ｌ５、Ｌ６、Ｌ７、Ｌ１’、Ｌ２’、Ｌ３’は、
【化６２−１】
2021521576.tif 000065
［式中、ｍＬＣ２＝２〜１０００、好ましくは、３〜５００、より好ましくは、１０〜１００の整数］
【化６２−２】
2021521576.tif 000066
から選択されることもでき、
特に、Ｒ１、Ｒ１’が、構造（Ｃ５０１）または（Ｃ５０２）で示される化合物である場合、直接結合が特に好ましく、
【化６３】
2021521576.tif 000067
および
【化６４】
2021521576.tif 000068
は、項目ＬＣ．１で与えられた定義を有する。
【００９０】
Ｉ．１．２．４  レドックス活性ジアルコキシベンゼン官能基（Ｄ）に好ましいリンカー単位
ＬＤ．１  本発明の第１の態様のより好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、レドックス活性フェノキシ官能基（Ｄ）である場合、特に、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、上記項目Ｄ．１、好ましくは、Ｄ．２、より好ましくは、Ｄ．３、さらにより好ましくは、Ｄ．４、さらにより好ましくは、Ｄ．５、さらにより好ましくは、Ｄ．６にも定義された構造を有する場合、また、本発明の第１の態様において、ポリマーＰが、項目Ｄ．７で定義された構造を含む場合において、
その場合に、Ｌ１、Ｌ２、Ｌ３、Ｌ４、Ｌ５、Ｌ６、Ｌ７、Ｌ１’、Ｌ２’、Ｌ３’は、好ましくは、直接結合、（ＬＤ１１）、（ＬＤ１２）
【化６５】
2021521576.tif 000069
［式中、
ｐＤ１、ｐＤ２、ｐＤ３はそれぞれ、０または１であり、ただし、「ｐＤ２＝０、ｐＤ１＝ｐＤ３＝１」の場合を除き、
ｑＤ１、ｑＤ２、ｑＤ３はそれぞれ、０または１であり、ただし、「ｑＤ２＝０、ｑＤ１＝ｑＤ３＝１」の場合を除き、
ｑＤ４、ｑＤ５、ｑＤ６はそれぞれ、０または１であり、ただし、少なくとも１つのｑＤ４、ｑＤ５、ｑＤ６＝１であり、「ｑＤ５＝０、ｑＤ４＝ｑＤ６＝１」の場合を除き、
ＸＬＤ２、ＹＬＤ２、ＹＬＤ５は、それぞれ独立して、Ｏ、Ｓからなる群から選択され、
ＸＬＤ１、ＸＬＤ３、ＹＬＤ１、ＹＬＤ３、ＹＬＤ４、ＹＬＤ６は、それぞれ独立して、Ｏ、Ｓ、ＮＨ、Ｎ［（ハロ）アルキル］からなる群から選択され、
ＢＬＤ１は、二価の（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する二価の脂肪族基からなる群から選択され、
Ｌ１、Ｌ２、Ｌ３、Ｌ４、Ｌ５、Ｌ６、Ｌ７、Ｌ１’、Ｌ２’、Ｌ３’が、各レドックス活性Ｒ１、Ｒ２、Ｒ４、Ｒ５、Ｒ１’、Ｒ２’、Ｒ３’基における非炭素原子に結合する場合、構造（ＬＤ１１）について、「ｑＤ３＝０、ｑＤ２＝１、ｑＤ１＝１またはｑＤ３＝ｑＤ２＝ｑＤ１＝０またはｑＤ３＝０、ｑＤ２＝１、ｑＤ１＝０」という追加条件、好ましくは、「ｑＤ３＝ｑＤ２＝ｑＤ１＝０」という条件を適用可能であり、構造（ＬＤ１２）について、「ｑＤ６＝０、ｑＤ５＝１、ｑＤ４＝１またはｑＤ６＝０、ｑＤ５＝１、ｑＤ４＝０」という追加条件を適用可能であり、
Ｌ１についての
【化６６】
2021521576.tif 000070
は、Ｒ１への結合点を表し、Ｌ１’については、Ｒ１’に対する結合点を表し、Ｌ２については、Ｒ２に対する結合点を表し、Ｌ２’については、Ｒ２’に対する結合点を表し、Ｌ３については、Ｒ２に対する結合点を表し、Ｌ３’については、Ｒ３’に対する結合点を表し、Ｌ４については、Ｒ４に対する結合点を表し、Ｌ５については、Ｒ４に対する結合点を表し、Ｌ６については、Ｒ５に対する結合点を表し、Ｌ７については、Ｒ５に対する結合点を表し、
Ｌ１についての
【化６７】
2021521576.tif 000071
は、Ｘ１に対する結合点を表し、Ｌ１’については、Ｘ１’に対する結合点を表し、Ｌ２については、Ｘ２に対する結合点を表し、Ｌ２’については、Ｘ２’に対する結合点を表し、Ｌ３については、Ｘ３に対する結合点を表し、Ｌ３’については、Ｘ３’に対する結合点を表し、Ｌ４については、Ｘ４に対する結合点を表し、Ｌ５については、Ｘ５に対する結合点を表し、Ｌ６については、Ｘ４に対する結合点を表し、Ｌ７については、Ｘ５に対する結合点を指す］
からなる群から選択される。
【００９１】
本明細書において、「少なくとも１つのｑＤ４、ｑＤ５、ｑＤ６＝１」という条件は、単に、構造（ＬＤ１２）における各変数の定義に関するものであり、Ｌ１、Ｌ２、Ｌ３、Ｌ４、Ｌ５、Ｌ６、Ｌ７、Ｌ１’、Ｌ２’、Ｌ３’がそれぞれ直接結合であることもできるという可能性を除外することを意図するものではない。
【００９２】
ＬＤ．２  前述の項目ＬＤ．１の好ましい実施形態では、ＸＬＤ２、ＹＬＤ２、ＹＬＤ５はそれぞれ、Ｏであり、ＸＬＤ１、ＸＬＤ３、ＹＬＤ１、ＹＬＤ３、ＹＬＤ４、ＹＬＤ６は、それぞれ独立して、Ｏ、ＮＨ、Ｎ（アルキル）、好ましくは、Ｏからなる群から選択され、ＢＬＤ１は、二価の（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する二価の脂肪族基からなる群から選択される。
【００９３】
ＬＤ．３  前述の項目ＬＤ．２のより好ましい実施形態では、Ｌ１、Ｌ２、Ｌ３、Ｌ４、Ｌ５、Ｌ６、Ｌ７、Ｌ１’、Ｌ２’、Ｌ３’は、直接結合、好ましくは、メチレンであるアルキレン基、フェニレン、ベンジレン、
【化６８】
2021521576.tif 000072
エーテル、カルボニル基、カルボン酸エステル、カルボサミド基から選択される少なくとも１つの基を有するアルキレン基、
【化６９】
2021521576.tif 000073
［式中、
ＸＬＤ４、ＸＬＤ５、ＸＬＤ６は、Ｏ、Ｓ、ＮＨ、Ｎアルキル、Ｎ（ハロアルキル）、好ましくは、Ｏからなる群から独立して選択され、
ｐＤ４、ｐＤ５、ｐＤ６はそれぞれ、０または１であり、ただし、「ｐＤ５＝０、ｐＤ４＝ｐＤ６＝１」の場合を除き、
ｑＤ６、ｑＤ７はそれぞれ、０または１であり、ただし、「ｑＤ７＝０、ｑＤ６＝１」の場合を除き、
ＢＬＤ４は、エーテル基および／またはカルボニル基を有する場合があるアルキレン基、好ましくは、アルキレン基であり、より好ましくは、メチレン基、エチレン基、ｎ−プロピレン基、ｎ−ブチレン基、ｎ−ペンチレン基、ｎ−ヘキシレン基からなる群から選択され、
【化７０】
2021521576.tif 000074
および
【化７１】
2021521576.tif 000075
は、項目ＬＤ．１で与えられた定義を有する］
からなる群から選択される。
【００９４】
ＬＤ．４  前述の項目ＬＤ．３のさらにより好ましい実施形態では、Ｌ１、Ｌ２、Ｌ３、Ｌ４、Ｌ５、Ｌ６、Ｌ７、Ｌ１’、Ｌ２’、Ｌ３’は、直接結合、好ましくは、メチレンであるアルキレン基、フェニレン、ベンジレン、
【化７２】
2021521576.tif 000076
エーテル、カルボニル基、カルボン酸エステル、カルボサミド基から選択される少なくとも１つの基を有するアルキレン基または
【化７３】
2021521576.tif 000077
からなる群から選択され、最も好ましくは、直接結合、メチレン、
【化７４】
2021521576.tif 000078
［式中、
ＢＬＤ５は、アルキレン基、好ましくは、メチレン基、エチレン基、プロピレン基、ｎ−ブチレン基、ペンチレン基、ヘキシレン基であり、最も好ましくは、メチレン、エチレン、プロピレンからなる群から選択され、
【化７５】
2021521576.tif 000079
および
【化７６】
2021521576.tif 000080
は、項目ＬＤ．１で与えられた定義を有する］
、フェニレンからなる群から選択される。
【００９５】
Ｉ．１．２．５  レドックス活性ベンゾキノン官能基（Ｅ）に好ましいリンカー単位
ＬＥ．１  本発明の第１の態様のさらにより好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、それぞれ、レドックス活性ベンゾキノン官能基（Ｅ）である場合、特に、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、上記項目Ｅ．１、好ましくは、Ｅ．２、より好ましくは、Ｅ．３、さらにより好ましくは、Ｅ．４、さらにより好ましくは、Ｅ．５にも定義された構造を有する場合、また、本発明の第１の態様において、主鎖中で非共役である有機レドックス活性ポリマーＰが、項目Ｅ．６で定義された構造を含む場合において、
その場合に、Ｌ１、Ｌ２、Ｌ３、Ｌ４、Ｌ５、Ｌ６、Ｌ７、Ｌ１’、Ｌ２’、Ｌ３’は、好ましくは、直接結合、（ＬＥ１１）、（ＬＥ１２）
【化７７】
2021521576.tif 000081
［式中、
ｐＥ１、ｐＥ２、ｐＥ３はそれぞれ、０または１であり、ただし、「ｐＥ２＝０、ｐＥ１＝ｐＥ３＝１」の場合を除き、
ｑＥ１、ｑＥ２、ｑＥ３はそれぞれ、０または１であり、ただし、「ｑＥ２＝０、ｑＥ１＝ｑＥ３＝１」の場合を除き、
ｑＥ４、ｑＥ５、ｑＥ６はそれぞれ、０または１であり、ただし、少なくとも１つのｑＥ４、ｑＥ５、ｑＥ６＝１であり、「ｑＥ５＝０、ｑＥ４＝ｑＥ６＝１」の場合を除き、
ＸＬＥ２、ＹＬＥ２、ＹＬＥ５は、それぞれ独立して、Ｏ、Ｓからなる群から選択され、
ＸＬＥ１、ＸＬＥ３、ＹＬＥ１、ＹＬＥ３、ＹＬＥ４、ＹＬＥ６は、それぞれ独立して、Ｏ、Ｓ、ＮＨ、Ｎ［（ハロ）アルキル］からなる群から選択され、
ＢＬＥ１は、二価の（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する二価の脂肪族基からなる群から選択され、
Ｌ１、Ｌ２、Ｌ３、Ｌ４、Ｌ５、Ｌ６、Ｌ７、Ｌ１’、Ｌ２’、Ｌ３’が、各レドックス活性Ｒ１、Ｒ２、Ｒ４、Ｒ５、Ｒ１’、Ｒ２’、Ｒ３’基における非炭素原子に結合する場合、構造（ＬＥ１１）について、「ｑＥ３＝０、ｑＥ２＝１、ｑＥ１＝１またはｑＥ３＝ｑＥ２＝ｑＥ１＝０またはｑＥ３＝０、ｑＥ２＝１、ｑＥ１＝０」という追加条件、好ましくは、「ｑＥ３＝ｑＥ２＝ｑＥ１＝０」という条件を適用可能であり、構造（ＬＥ１２）について、「ｑＥ６＝０、ｑＥ５＝１、ｑＥ４＝１またはｑＥ６＝０、ｑＥ５＝１、ｑＥ４＝０」という追加条件を適用可能であり、
Ｌ１についての
【化７８】
2021521576.tif 000082
は、Ｒ１への結合点を表し、Ｌ１’については、Ｒ１’に対する結合点を表し、Ｌ２については、Ｒ２に対する結合点を表し、Ｌ２’については、Ｒ２’に対する結合点を表し、Ｌ３については、Ｒ２に対する結合点を表し、Ｌ３’については、Ｒ３’に対する結合点を表し、Ｌ４については、Ｒ４に対する結合点を表し、Ｌ５については、Ｒ４に対する結合点を表し、Ｌ６については、Ｒ５に対する結合点を表し、Ｌ７については、Ｒ５に対する結合点を表し、
Ｌ１についての
【化７９】
2021521576.tif 000083
は、Ｘ１に対する結合点を表し、Ｌ１’については、Ｘ１’に対する結合点を表し、Ｌ２については、Ｘ２に対する結合点を表し、Ｌ２’については、Ｘ２’に対する結合点を表し、Ｌ３については、Ｘ３に対する結合点を表し、Ｌ３’については、Ｘ３’に対する結合点を表し、Ｌ４については、Ｘ４に対する結合点を表し、Ｌ５については、Ｘ５に対する結合点を表し、Ｌ６については、Ｘ４に対する結合点を表し、Ｌ７については、Ｘ５に対する結合点を指す］
からなる群から選択される。
【００９６】
本明細書において、「少なくとも１つのｑＥ４、ｑＥ５、ｑＥ６＝１」という条件は、単に、構造（ＬＥ１２）における各変数の定義に関するものであり、Ｌ１、Ｌ２、Ｌ３、Ｌ４、Ｌ５、Ｌ６、Ｌ７、Ｌ１’、Ｌ２’、Ｌ３’がそれぞれ直接結合であることもできるという可能性を除外することを意図するものではない。
【００９７】
ＬＥ．２  前述の項目ＬＥ．１の好ましい実施形態では、ＸＬＥ２、ＹＬＥ２、ＹＬＥ５はそれぞれ、Ｏであり、ＸＬＥ１、ＸＬＥ３、ＹＬＥ１、ＹＬＥ３、ＹＬＥ４、ＹＬＥ６は、それぞれ独立して、Ｏ、ＮＨ、Ｎ（アルキル）、好ましくは、Ｏからなる群から選択され、ＢＬＥ１は、少なくとも１つのエーテル基を場合により有する二価のアルキレン基である。
【００９８】
ＬＥ．３  前述の項目ＬＥ．２のより好ましい実施形態では、Ｌ１、Ｌ２、Ｌ３、Ｌ４、Ｌ５、Ｌ６、Ｌ７、Ｌ１’、Ｌ２’、Ｌ３’は、直接結合、好ましくは、メチレンであるアルキレン基、フェニレン、
【化８０】
2021521576.tif 000084
エーテル基を有し、好ましくは、式
【化８１】
2021521576.tif 000085
［式中、ｍＬＥ１＝２〜１０００、好ましくは、３〜５００、より好ましくは、１０〜１００の整数］
で示される基であるアルキレン基からなる群から選択され、
Ｌ１、Ｌ２、Ｌ３、Ｌ４、Ｌ５、Ｌ６、Ｌ７、Ｌ１’、Ｌ２’、Ｌ３’が、各レドックス活性Ｒ１、Ｒ２、Ｒ４、Ｒ５、Ｒ１’、Ｒ２’、Ｒ３’基における炭素に結合する場合、Ｌ１、Ｌ２、Ｌ３、Ｌ４、Ｌ５、Ｌ６、Ｌ７、Ｌ１’、Ｌ２’、Ｌ３’は、
【化８２】
2021521576.tif 000086
［式中、ｍＬＥ２＝２〜１０００、好ましくは、３〜５００、より好ましくは、１０〜１００の整数］、
【化８３】
2021521576.tif 000087
から選択されることもでき、
【化８４】
2021521576.tif 000088
および
【化８５】
2021521576.tif 000089
は、項目ＬＥ．１で与えられた定義を有する。
【００９９】
Ｉ．１．２．６  レドックス活性トリフェニルアミン官能基（Ｇ）に好ましいリンカー単位
ＬＧ．１  本発明の第１の態様のさらにより好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、レドックス活性トリフェニルアミン官能基（Ｇ）である場合、特に、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、上記項目Ｇ．１で定義された構造を有する場合、また、本発明の第１の態様において、主鎖中で非共役である有機レドックス活性ポリマーＰが、項目Ｇ．２、好ましくは、Ｇ３、より好ましくは、Ｇ４で定義された構造を含む場合において、
その場合に、Ｌ１、Ｌ２、Ｌ３、Ｌ４、Ｌ５、Ｌ６、Ｌ７、Ｌ１’、Ｌ２’、Ｌ３’は、好ましくは、直接結合、（ＬＧ１１）、（ＬＧ１２）
【化８６】
2021521576.tif 000090
［式中、
ｐＧ１、ｐＧ２、ｐＧ３はそれぞれ、０または１であり、ただし、「ｐＧ２＝０、ｐＧ１＝ｐＧ３＝１」の場合を除き、
ｑＧ１、ｑＧ２、ｑＧ３はそれぞれ、０または１であり、ただし、「ｑＧ２＝０、ｑＧ１＝ｑＧ３＝１」の場合を除き、
ｑＧ４、ｑＧ５、ｑＧ６はそれぞれ、０または１であり、ただし、少なくとも１つのｑＧ４、ｑＧ５、ｑＧ６＝１であり、「ｑＧ５＝０、ｑＧ４＝ｑＧ６＝１」の場合を除き、
ＸＬＧ２、ＹＬＧ２、ＹＬＧ５は、それぞれ独立して、Ｏ、Ｓからなる群から選択され、
ＸＬＧ１、ＸＬＧ３、ＹＬＧ１、ＹＬＧ３、ＹＬＧ４、ＹＬＧ６は、それぞれ独立して、Ｏ、Ｓ、ＮＨ、Ｎ［（ハロ）アルキル］からなる群から選択され、
ＢＬＧ１は、二価の（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する二価の脂肪族基からなる群から選択され、
Ｌ１、Ｌ２、Ｌ３、Ｌ４、Ｌ５、Ｌ６、Ｌ７、Ｌ１’、Ｌ２’、Ｌ３’が、各レドックス活性Ｒ１、Ｒ２、Ｒ４、Ｒ５、Ｒ１’、Ｒ２’、Ｒ３’基における非炭素原子に結合する場合、構造（ＬＧ１１）について、「ｑＧ３＝０、ｑＧ２＝１、ｑＧ１＝１またはｑＧ３＝ｑＧ２＝ｑＧ１＝０またはｑＧ３＝０、ｑＧ２＝１、ｑＧ１＝０」という追加条件、好ましくは、「ｑＧ３＝ｑＧ２＝ｑＧ１＝０」という条件を適用可能であり、構造（ＬＧ１２）について、「ｑＧ６＝０、ｑＧ５＝１、ｑＧ４＝１またはｑＧ６＝０、ｑＧ５＝１、ｑＧ４＝０」という追加条件を適用可能であり、
Ｌ１についての
【化８７】
2021521576.tif 000091
は、Ｒ１への結合点を表し、Ｌ１’については、Ｒ１’に対する結合点を表し、Ｌ２については、Ｒ２に対する結合点を表し、Ｌ２’については、Ｒ２’に対する結合点を表し、Ｌ３については、Ｒ２に対する結合点を表し、Ｌ３’については、Ｒ３’に対する結合点を表し、Ｌ４については、Ｒ４に対する結合点を表し、Ｌ５については、Ｒ４に対する結合点を表し、Ｌ６については、Ｒ５に対する結合点を表し、Ｌ７については、Ｒ５に対する結合点を表し、
Ｌ１についての
【化８８】
2021521576.tif 000092
は、Ｘ１に対する結合点を表し、Ｌ１’については、Ｘ１’に対する結合点を表し、Ｌ２については、Ｘ２に対する結合点を表し、Ｌ２’については、Ｘ２’に対する結合点を表し、Ｌ３については、Ｘ３に対する結合点を表し、Ｌ３’については、Ｘ３’に対する結合点を表し、Ｌ４については、Ｘ４に対する結合点を表し、Ｌ５については、Ｘ５に対する結合点を表し、Ｌ６については、Ｘ４に対する結合点を表し、Ｌ７については、Ｘ５に対する結合点を指す］
からなる群から選択される。
【０１００】
本明細書において、「少なくとも１つのｑＧ４、ｑＧ５、ｑＧ６＝１」という条件は、単に、構造（ＬＧ１２）における各変数の定義に関するものであり、Ｌ１、Ｌ２、Ｌ３、Ｌ４、Ｌ５、Ｌ６、Ｌ７、Ｌ１’、Ｌ２’、Ｌ３’がそれぞれ直接結合であることもできるという可能性を除外することを意図するものではない。
【０１０１】
ＬＧ．２  前述の項目ＬＧ．１の好ましい実施形態では、ＸＬＧ２、ＹＬＧ２、ＹＬＧ５はそれぞれ、Ｏであり、ＸＬＧ１、ＸＬＧ３、ＹＬＧ１、ＹＬＧ３、ＹＬＧ４、ＹＬＧ６は、それぞれ独立して、Ｏ、ＮＨ、Ｎ（アルキル）、好ましくは、Ｏからなる群から選択され、ＢＬＧ１は、少なくとも１つのエーテル基を場合により有する二価のアルキレン基、二価の（ヘテロ）芳香族基からなる群から選択される。
【０１０２】
ＬＧ．３  前述の項目ＬＧ．２のより好ましい実施形態では、Ｌ１、Ｌ２、Ｌ３、Ｌ４、Ｌ５、Ｌ６、Ｌ７、Ｌ１’、Ｌ２’、Ｌ３’は、直接結合、好ましくは、メチレンであるアルキレン基、フェニレン、
【化８９】
2021521576.tif 000093
エーテル、カルボニル基、カルボン酸エステル、カルボサミド基から選択される少なくとも１つの基を有するアルキレン基、
【化９０】
2021521576.tif 000094
［式中、
ＸＬＧ４、ＸＬＧ５、ＸＬＧ６は、それぞれ独立して、Ｏ、Ｓ、ＮＨ、Ｎアルキル、Ｎ（ハロアルキル）、好ましくは、Ｏからなる群から独立して選択され、
ｐＧ４、ｐＧ５、ｐＧ６はそれぞれ、０または１であり、ただし、「ｐＧ５＝０、ｐＧ４＝ｐＧ６＝１」の場合を除き、
ｑＧ６、ｑＧ７はそれぞれ、０または１であり、ただし、「ｑＧ７＝０、ｑＧ６＝１」の場合を除き、
ＢＬＧ４は、好ましくは、ベンジレンまたはフェニレンである二価の（ヘテロ）芳香族基、エーテル基および／またはカルボニル基を有する場合があるアルキレン基からなる群から選択され、
ＢＬＧ４は、好ましくは、フェニレン基またはアルキレン基であり、より好ましくは、メチレン基、エチレン基、プロピレン基、ブチレン基、ペンチレン基またはヘキシレン基であり、
さらにより好ましくは、前述の項目ＬＧ．２のより好ましい実施形態では、Ｌ１、Ｌ２、Ｌ３、Ｌ４、Ｌ５、Ｌ６、Ｌ７、Ｌ１’、Ｌ２’、Ｌ３’は、直接結合、好ましくは、メチレンであるアルキレン基、フェニレン、
【化９１】
2021521576.tif 000095
最も好ましくは、直接結合、メチレンからなる群から選択され、
【化９２】
2021521576.tif 000096
および
【化９３】
2021521576.tif 000097
は、項目ＬＧ．１で与えられた定義を有する］
からなる群から選択される。
【０１０３】
Ｉ．１．２．７  レドックス活性ビオロゲン官能基（Ｈ）に好ましいリンカー単位
ＬＨ．１  本発明の第１の態様のさらにより好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、レドックス活性ビオロゲン官能基（Ｈ）である場合、特に、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、上記項目Ｈ．１、好ましくは、上記項目Ｈ．２で定義された構造を有する場合、また、本発明の第１の態様において、主鎖中で非共役である有機レドックス活性ポリマーＰが、項目Ｈ．３で定義された構造を含む場合において、
その場合に、Ｌ１、Ｌ２、Ｌ３、Ｌ４、Ｌ５、Ｌ６、Ｌ７、Ｌ１’、Ｌ２’、Ｌ３’は、好ましくは、直接結合、（ＬＨ１１）、（ＬＨ１２）
【化９４】
2021521576.tif 000098
［式中、
ｐＨ１、ｐＨ２、ｐＨ３はそれぞれ、０または１であり、ただし、「ｐＨ２＝０、ｐＨ１＝ｐＨ３＝１」の場合を除き、
ｑＨ１、ｑＨ２、ｑＨ３はそれぞれ、０または１であり、ただし、「ｑＨ２＝０、ｑＨ１＝ｑＨ３＝１」の場合を除き、
ｑＨ４、ｑＨ５、ｑＨ６はそれぞれ、０または１であり、ただし、少なくとも１つのｑＨ４、ｑＨ５、ｑＨ６＝１であり、「ｑＨ５＝０、ｑＨ４＝ｑＨ６＝１」の場合を除き、
ＸＬＨ２、ＹＬＨ２、ＹＬＨ５は、それぞれ独立して、Ｏ、Ｓからなる群から選択され、
ＸＬＨ１、ＸＬＨ３、ＹＬＨ１、ＹＬＨ３、ＹＬＨ４、ＹＬＨ６は、それぞれ独立して、Ｏ、Ｓ、ＮＨ、Ｎ［（ハロ）アルキル］からなる群から選択され、
ＢＬＨ１は、二価の（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する二価の脂肪族基からなる群から選択され、
Ｌ１、Ｌ２、Ｌ３、Ｌ４、Ｌ５、Ｌ６、Ｌ７、Ｌ１’、Ｌ２’、Ｌ３’が、各レドックス活性Ｒ１、Ｒ２、Ｒ４、Ｒ５、Ｒ１’、Ｒ２’、Ｒ３’基における非炭素原子に結合する場合、構造（ＬＨ１１）について、「ｑＨ３＝０、ｑＨ２＝１、ｑＨ１＝１またはｑＨ３＝ｑＨ２＝ｑＨ１＝０またはｑＨ３＝０、ｑＨ２＝１、ｑＨ１＝０」という追加条件、好ましくは、「ｑＨ３＝ｑＨ２＝ｑＨ１＝０」という条件を適用可能であり、構造（ＬＨ１２）について、「ｑＨ６＝０、ｑＨ５＝１、ｑＨ４＝１またはｑＨ６＝０、ｑＨ５＝１、ｑＨ４＝０」という追加条件を適用可能であり、
Ｌ１についての
【化９５】
2021521576.tif 000099
は、Ｒ１への結合点を表し、Ｌ１’については、Ｒ１’に対する結合点を表し、Ｌ２については、Ｒ２に対する結合点を表し、Ｌ２’については、Ｒ２’に対する結合点を表し、Ｌ３については、Ｒ２に対する結合点を表し、Ｌ３’については、Ｒ３’に対する結合点を表し、Ｌ４については、Ｒ４に対する結合点を表し、Ｌ５については、Ｒ４に対する結合点を表し、Ｌ６については、Ｒ５に対する結合点を表し、Ｌ７については、Ｒ５に対する結合点を表し、
Ｌ１についての
【化９６】
2021521576.tif 000100
は、Ｘ１に対する結合点を表し、Ｌ１’については、Ｘ１’に対する結合点を表し、Ｌ２については、Ｘ２に対する結合点を表し、Ｌ２’については、Ｘ２’に対する結合点を表し、Ｌ３については、Ｘ３に対する結合点を表し、Ｌ３’については、Ｘ３’に対する結合点を表し、Ｌ４については、Ｘ４に対する結合点を表し、Ｌ５については、Ｘ５に対する結合点を表し、Ｌ６については、Ｘ４に対する結合点を表し、Ｌ７については、Ｘ５に対する結合点を指す］
からなる群から選択される。
【０１０４】
本明細書において、「少なくとも１つのｑＨ４、ｑＨ５、ｑＨ６＝１」という条件は、単に、構造（ＬＨ１２）における各変数の定義に関するものであり、Ｌ１、Ｌ２、Ｌ３、Ｌ４、Ｌ５、Ｌ６、Ｌ７、Ｌ１’、Ｌ２’、Ｌ３’がそれぞれ直接結合であることもできるという可能性を除外することを意図するものではない。
【０１０５】
ＬＨ．２  前述の項目ＬＨ．１の好ましい実施形態では、ＸＬＨ２、ＹＬＨ２、ＹＬＨ５はそれぞれ、Ｏであり、ＸＬＨ１、ＸＬＨ３、ＹＬＨ１、ＹＬＨ３、ＹＬＨ４、ＹＬＨ６は、それぞれ独立して、Ｏ、ＮＨ、Ｎ（アルキル）、好ましくは、Ｏからなる群から選択され、ＢＬＨ１は、少なくとも１つのエーテル基を場合により有する二価のアルキレン基、二価の（ヘテロ）芳香族基からなる群から選択される。
【０１０６】
ＬＨ．３  前述の項目ＬＨ．２のより好ましい実施形態では、特に、Ｒ１、Ｒ１’が、項目ＬＨ．１に示された構造（Ｈ１）を有する場合、Ｌ１、Ｌ２、Ｌ３、Ｌ４、Ｌ５、Ｌ６、Ｌ７、Ｌ１’、Ｌ２’、Ｌ３’は、直接結合、アルキレン基（好ましくは、メチレン、エチレン、プロピレン、ブチレン、ペンチレン、ヘキシレン、より好ましくは、プロピレンである）、二価の（ヘテロ）芳香族基（好ましくは、ベンジレンまたはフェニレンである）からなる群から選択され、非常に最も好ましくは、フェニレンである。
【０１０７】
Ｉ．１．２．８  レドックス活性フェロセン官能基（Ｊ）に好ましいリンカー単位
ＬＪ．１  本発明の第１の態様のさらにより好ましい実施形態では、項目Ｉ．１．α）および項目Ｉ．１．β）で定義された本発明の第１の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、レドックス活性フェロセン官能基（Ｊ）である場合、特に、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、上記項目Ｊ．１で定義された構造を有する場合、また、本発明の第１の態様において、主鎖中で非共役である有機レドックス活性ポリマーＰが、項目Ｊ．２で定義された構造を含む場合において、
その場合に、Ｌ１、Ｌ２、Ｌ３、Ｌ４、Ｌ５、Ｌ６、Ｌ７、Ｌ１’、Ｌ２’、Ｌ３’は、好ましくは、直接結合、（ＬＪ１１）、（ＬＪ１２）
【化９７】
2021521576.tif 000101
［式中、
ｐＪ１、ｐＪ２、ｐＪ３はそれぞれ、０または１であり、ただし、「ｐＪ２＝０、ｐＪ１＝ｐＪ３＝１」の場合を除き、
ｑＪ１、ｑＪ２、ｑＪ３はそれぞれ、０または１であり、ただし、「ｑＪ２＝０、ｑＪ１＝ｑＪ３＝１」の場合を除き、
ｑＪ４、ｑＪ５、ｑＪ６はそれぞれ、０または１であり、ただし、少なくとも１つのｑＪ４、ｑＪ５、ｑＪ６＝１であり、「ｑＪ５＝０、ｑＪ４＝ｑＪ６＝１」の場合を除き、
ＸＬＪ２、ＹＬＪ２、ＹＬＪ５は、それぞれ独立して、Ｏ、Ｓからなる群から選択され、
ＸＬＪ１、ＸＬＪ３、ＹＬＪ１、ＹＬＪ３、ＹＬＪ４、ＹＬＪ６は、それぞれ独立して、Ｏ、Ｓ、ＮＨ、Ｎ［（ハロ）アルキル］からなる群から選択され、
ＢＬＪ１は、二価の（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する二価の脂肪族基からなる群から選択され、
Ｌ１、Ｌ２、Ｌ３、Ｌ４、Ｌ５、Ｌ６、Ｌ７、Ｌ１’、Ｌ２’、Ｌ３’が、各レドックス活性Ｒ１、Ｒ２、Ｒ４、Ｒ５、Ｒ１’、Ｒ２’、Ｒ３’基における非炭素原子に結合する場合、構造（ＬＪ１１）について、「ｑＪ３＝０、ｑＪ２＝１、ｑＪ１＝１またはｑＪ３＝ｑＪ２＝ｑＪ１＝０またはｑＪ３＝０、ｑＪ２＝１、ｑＪ１＝０」という追加条件、好ましくは、「ｑＪ３＝ｑＪ２＝ｑＪ１＝０」という条件を適用可能であり、構造（ＬＪ１２）について、「ｑＪ６＝０、ｑＪ５＝１、ｑＪ４＝１またはｑＪ６＝０、ｑＪ５＝１、ｑＪ４＝０」という追加条件を適用可能であり、
Ｌ１についての
【化９８】
2021521576.tif 000102
は、Ｒ１への結合点を表し、Ｌ１’については、Ｒ１’に対する結合点を表し、Ｌ２については、Ｒ２に対する結合点を表し、Ｌ２’については、Ｒ２’に対する結合点を表し、Ｌ３については、Ｒ２に対する結合点を表し、Ｌ３’については、Ｒ３’に対する結合点を表し、Ｌ４については、Ｒ４に対する結合点を表し、Ｌ５については、Ｒ４に対する結合点を表し、Ｌ６については、Ｒ５に対する結合点を表し、Ｌ７については、Ｒ５に対する結合点を表し、
Ｌ１についての
【化９９】
2021521576.tif 000103
は、Ｘ１に対する結合点を表し、Ｌ１’については、Ｘ１’に対する結合点を表し、Ｌ２については、Ｘ２に対する結合点を表し、Ｌ２’については、Ｘ２’に対する結合点を表し、Ｌ３については、Ｘ３に対する結合点を表し、Ｌ３’については、Ｘ３’に対する結合点を表し、Ｌ４については、Ｘ４に対する結合点を表し、Ｌ５については、Ｘ５に対する結合点を表し、Ｌ６については、Ｘ４に対する結合点を表し、Ｌ７については、Ｘ５に対する結合点を指す］
からなる群から選択される。
【０１０８】
本明細書において、「少なくとも１つのｑＪ４、ｑＪ５、ｑＪ６＝１」という条件は、単に、構造（ＬＪ１２）における各変数の定義に関するものであり、Ｌ１、Ｌ２、Ｌ３、Ｌ４、Ｌ５、Ｌ６、Ｌ７、Ｌ１’、Ｌ２’、Ｌ３’がそれぞれ直接結合であることもできるという可能性を除外することを意図するものではない。
【０１０９】
ＬＪ．２  前述の項目ＬＪ．１の好ましい実施形態では、ＸＬＪ２、ＹＬＪ２、ＹＬＪ５はそれぞれ、Ｏであり、ＸＬＪ１、ＸＬＪ３、ＹＬＪ１、ＹＬＪ３、ＹＬＪ４、ＹＬＪ６は、それぞれ独立して、Ｏ、ＮＨ、Ｎ（アルキル）、好ましくは、Ｏからなる群から選択され、ＢＬＪ１は、少なくとも１つのエーテル基を場合により有する二価のアルキレン基である。
【０１１０】
ＬＪ．３  前述の項目ＬＪ．２のより好ましい実施形態では、Ｌ１、Ｌ２、Ｌ３、Ｌ４、Ｌ５、Ｌ６、Ｌ７、Ｌ１’、Ｌ２’、Ｌ３’は、直接結合、好ましくは、メチレンであるアルキレン基、フェニレン、
【化１００】
2021521576.tif 000104
からなる群から選択され、
さらにより好ましくは、それぞれ独立して、直接結合、
【化１０１】
2021521576.tif 000105
からなる群から選択される。
【０１１１】
Ｉ．１．２．９  Ｒ１’、Ｒ２’、Ｒ３’がそれぞれ水素である場合の好ましいリンカー単位
ＬＫ．１  本発明の第１の態様のさらにより好ましい実施形態では、項目Ｉ．１．α）および項目Ｉ．１．β）で定義された本発明の第１の態様での構造（Ｉ）、（ＩＩ）および（ＩＩＩ）におけるＲ１’、Ｒ２’、Ｒ３’基またはＲ１’基はそれぞれ、特に、上記されたケースＡ．５、Ｂ．３、Ｃ．６、Ｃ．７、Ｄ．７、Ｅ．６、Ｇ．２、Ｇ．３、Ｇ．４、Ｈ．３、Ｊ．２の場合に、水素基であり、その場合に、Ｌ１’、Ｌ２’、Ｌ３’は、好ましくは、直接結合、（ＬＫ１１）、（ＬＫ１２）：
【化１０２】
2021521576.tif 000106
［式中、
ｐＫ１、ｐＫ２、ｐＫ３はそれぞれ、０または１であり、ただし、「ｐＫ２＝０、ｐＫ１＝ｐＫ３＝１」の場合を除き、
ｑＫ１、ｑＫ２、ｑＫ３はそれぞれ、０または１であり、ただし、「ｑＫ２＝０、ｑＫ１＝ｑＫ３＝１」の場合を除き、
ｑＫ４、ｑＫ５、ｑＫ６はそれぞれ、０または１であり、ただし、少なくとも１つのｑＫ４、ｑＫ５、ｑＫ６＝１であり、「ｑＫ５＝０、ｑＫ４＝ｑＫ６＝１」の場合を除き、
ＸＬＫ２、ＹＬＫ２、ＹＬＫ５は、それぞれ独立して、Ｏ、Ｓからなる群から選択され、
ＸＬＫ１、ＸＬＫ３、ＹＬＫ１、ＹＬＫ３、ＹＬＫ４、ＹＬＫ６は、それぞれ独立して、Ｏ、Ｓ、ＮＨ、Ｎ［（ハロ）アルキル］からなる群から選択され、
ＢＬＫ１は、二価の（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する二価の脂肪族基からなる群から選択され、
Ｌ１’についての
【化１０３】
2021521576.tif 000107
は、Ｒ１’への結合点を表し、Ｌ２’については、Ｒ２’に対する結合点を表し、Ｌ３’については、Ｒ３’に対する結合点を表し、
Ｌ１’についての
【化１０４】
2021521576.tif 000108
は、Ｘ１’に対する結合点を表し、Ｌ２’については、Ｘ２’に対する結合点を表し、Ｌ３’については、Ｘ３に対する結合点を指す］
からなる群から選択される。
【０１１２】
本明細書において、「少なくとも１つのｑＫ４、ｑＫ５、ｑＫ６＝１」という条件は、単に、構造（ＬＫ１２）における各変数の定義に関するものであり、Ｌ１’、Ｌ２’、Ｌ３’がそれぞれ直接結合であることもできるという可能性を除外することを意図するものではない。
【０１１３】
ＬＫ．２  前述の項目ＬＫ．１の好ましい実施形態では、ＸＬＫ２、ＹＬＫ２、ＹＬＫ５はそれぞれ、Ｏであり、ＸＬＫ１、ＸＬＫ３、ＹＬＫ１、ＹＬＫ３、ＹＬＫ４、ＹＬＫ６はそれぞれ、Ｏであり、ＢＬＫ１は、フェニレン基、ベンジレン基、エーテルから選択される少なくとも１つの基を場合により有する二価のアルキレン基からなる群から選択される。
【０１１４】
ＬＫ．３  前述の項目ＬＫ．１およびＬＫ．２の好ましい実施形態では、Ｌ１’、Ｌ２’、Ｌ３’はそれぞれ、直接結合である。
【０１１５】
Ｉ．１．３  重合されたＸ１、Ｘ２、Ｘ３、Ｘ４、Ｘ５基
項目Ｉ．１．α）および項目Ｉ．１．β）で定義された本発明の第１の態様での構造（Ｉ）、（ＩＩ）および（ＩＩＩ）におけるＸ１、Ｘ２、Ｘ３、Ｘ４、Ｘ５に選択可能な非共役有機基は、特に、上記されたケースＡ．５、Ｂ．３、Ｃ．６、Ｃ．７、Ｄ．７、Ｅ．６、Ｇ．２、Ｇ．３、Ｇ．４、Ｈ．３、Ｊ．２の場合に、共役がこれらの基により形成される骨格に生じてしまう場合を除いて、さらなる制限を何ら受けるものではない。当業者であれば、このような基を知っている。それらは、有機二重結合、有機三重結合、オキシランもしくはアジリジンからなる群から重合反応により形成されまたはそれぞれ、ポリマー類似反応により形成される非共役有機基である。このような基は、例えば、国際公開第２０１５／００３７２５号に記載されている。
【０１１６】
本発明の文脈において本質的なことは、非共役であること、すなわち、π電子の非局在化が、Ｐの主鎖、すなわち、ポリマー骨格に起こらないことである。これにより、ｓｐ３結合のみが主鎖に存在するか、またはｓｐおよびｓｐ２結合が、共役が起こらないような単離された形態にあることを保証することができる。
【０１１７】
当業者であれば、共役系を非共役系と区別する方法を知っている。例えば、ポリ（チオフェン）、ポリ（ピリジン）、ポリ（ピロリジン）、ポリ（イミド）は、ポリマー骨格内で共役し、主鎖において共役を形成するため、非共役有機レドックスポリマーを形成することができない。驚くべきことに、ポリアセチレン誘導体も、この骨格内に隣接する二重結合が存在するが、Ｐｅｉｅｒｌｓ歪みのために共役が起こらないため、本発明の文脈においてポリマー骨格において使用可能であることが見出された。
【０１１８】
本発明の文脈において、非共役に関するこの前提条件は、単に、構造（Ｉ）、（ＩＩ）および（ＩＩＩ）においてＸ１、Ｘ２、Ｘ３、Ｘ４またはＸ５基およびスペーサ単位Ｙ１、Ｙ２、Ｙ３、Ｙ４またはＹ１（以下のセクションＩ．１．４で定義）が存在する場合、これらにより形成されるポリマーＰの主鎖に関連する。該ポリマーに包含されるレドックス活性官能基内、すなわち、構造（Ｉ）、（ＩＩ）および（ＩＩＩ）におけるＲ１、Ｒ２、Ｒ４またはＲ５基により表される基内で、Ｒ１’、Ｒ２’またはＲ３’が、レドックス活性基である場合には、これら内でも、共役、すなわち、π電子の非局在が当然生じ得る。
【０１１９】
Ｉ．１．３．１
本発明の第１の態様の好ましい実施形態では、項目Ｉ．１．α）および項目Ｉ．１．β）で定義された本発明の第１の態様での構造（Ｉ）、（ＩＩ）および（ＩＩＩ）におけるＸ１、Ｘ２、Ｘ３、Ｘ４、Ｘ５基は、特に、上記されたケースＡ．５、Ｂ．３、Ｃ．６、Ｃ．７、Ｄ．７、Ｅ．６、Ｇ．２、Ｇ．３、Ｇ．４、Ｈ．３、Ｊ．２の場合に、それぞれ独立して、下記構造（Ｘ１）、（Ｘ２）、（Ｘ３）、（Ｘ４）、（Ｘ５）、好ましくは、構造（Ｘ１）、（Ｘ２）、（Ｘ３）、（Ｘ５）、さらにより好ましくは、（Ｘ１）、（Ｘ２）、（Ｘ５）：
【化１０５】
2021521576.tif 000109
［式中、
（Ｘ１）＝Ｘ１の場合、ＲＸ１、ＲＸ２、ＲＸ３、ＲＸ４のうちの１つは、Ｌ１への結合を表し、ＲＸ１、ＲＸ２、ＲＸ３、ＲＸ４のうちの別のものは、Ｌ１’への結合を表し、
（Ｘ１）＝Ｘ２の場合、ＲＸ１、ＲＸ２、ＲＸ３、ＲＸ４のうちの１つは、Ｌ２への結合を表し、ＲＸ１、ＲＸ２、ＲＸ３、ＲＸ４のうちの別のものは、Ｌ２’への結合を表し、
（Ｘ１）＝Ｘ３の場合、ＲＸ１、ＲＸ２、ＲＸ３、ＲＸ４のうちの１つは、Ｌ３への結合を表し、ＲＸ１、ＲＸ２、ＲＸ３、ＲＸ４のうちの別のものは、Ｌ３’への結合を表し、
（Ｘ１）＝Ｘ４の場合、ＲＸ１、ＲＸ２、ＲＸ３、ＲＸ４のうちの１つは、Ｌ４への結合を表し、ＲＸ１、ＲＸ２、ＲＸ３、ＲＸ４のうちの別のものは、Ｌ６への結合を表し、
（Ｘ１）＝Ｘ５の場合、ＲＸ１、ＲＸ２、ＲＸ３、ＲＸ４のうちの１つは、Ｌ５への結合を表し、ＲＸ１、ＲＸ２、ＲＸ３、ＲＸ４のうちの別のものは、Ｌ７への結合を表し、
（Ｘ２）＝Ｘ１の場合、ＲＸ５、ＲＸ６、ＲＸ７、ＲＸ８のうちの１つは、Ｌ１への結合を表し、ＲＸ５、ＲＸ６、ＲＸ７、ＲＸ８のうちの別のものは、Ｌ１’への結合を表し、
（Ｘ２）＝Ｘ２の場合、ＲＸ５、ＲＸ６、ＲＸ７、ＲＸ８のうちの１つは、Ｌ２への結合を表し、ＲＸ５、ＲＸ６、ＲＸ７、ＲＸ８のうちの別のものは、Ｌ２’への結合を表し、
（Ｘ２）＝Ｘ３の場合、ＲＸ５、ＲＸ６、ＲＸ７、ＲＸ８のうちの１つは、Ｌ３への結合を表し、ＲＸ５、ＲＸ６、ＲＸ７、ＲＸ８のうちの別のものは、Ｌ３’への結合を表し、
（Ｘ２）＝Ｘ４の場合、ＲＸ５、ＲＸ６、ＲＸ７、ＲＸ８のうちの１つは、Ｌ４への結合を表し、ＲＸ５、ＲＸ６、ＲＸ７、ＲＸ８のうちの別のものは、Ｌ６への結合を表し、
（Ｘ２）＝Ｘ５の場合、ＲＸ５、ＲＸ６、ＲＸ７、ＲＸ８のうちの１つは、Ｌ５への結合を表し、ＲＸ５、ＲＸ６、ＲＸ７、ＲＸ８のうちの別のものは、Ｌ７への結合を表し、
（Ｘ３）＝Ｘ１の場合、ＲＸ９は、Ｌ１への結合を表し、ＲＸ１０は、Ｌ１’への結合を表し、
（Ｘ３）＝Ｘ２の場合、ＲＸ９は、Ｌ２への結合を表し、ＲＸ１０は、Ｌ２’への結合を表し、
（Ｘ３）＝Ｘ３の場合、ＲＸ９は、Ｌ３への結合を表し、ＲＸ１０は、Ｌ３’への結合を表し、
（Ｘ３）＝Ｘ４の場合、ＲＸ９は、Ｌ４への結合を表し、ＲＸ１０は、Ｌ６への結合を表し、
（Ｘ３）＝Ｘ５の場合、ＲＸ９は、Ｌ５への結合を表し、ＲＸ１０は、Ｌ７への結合を表し、
（Ｘ４）＝Ｘ１の場合、ＲＸ１１、ＲＸ１２のうちの一方は、Ｌ１への結合を表し、ＲＸ１１、ＲＸ１２のうちの他方は、Ｌ１’への結合を表し、
（Ｘ４）＝Ｘ２の場合、ＲＸ１１、ＲＸ１２のうちの一方は、Ｌ２への結合を表し、ＲＸ１１、ＲＸ１２のうちの他方は、Ｌ２’への結合を表し、
（Ｘ４）＝Ｘ３の場合、ＲＸ１１、ＲＸ１２のうちの一方は、Ｌ３への結合を表し、ＲＸ１１、ＲＸ１２のうちの他方は、Ｌ３’への結合を表し、
（Ｘ４）＝Ｘ４の場合、ＲＸ１１、ＲＸ１２のうちの一方は、Ｌ４への結合を表し、ＲＸ１１、ＲＸ１２のうちの他方は、Ｌ６への結合を表し、
（Ｘ４）＝Ｘ５の場合、ＲＸ１１、ＲＸ１２のうちの一方は、Ｌ５への結合を表し、ＲＸ１１、ＲＸ１２のうちの他方は、Ｌ７への結合を表し、
（Ｘ５）＝Ｘ１の場合、ＲＸ１３、ＲＸ１４、ＲＸ１５、ＲＸ１６のうちの１つは、Ｌ１への結合を表し、ＲＸ１３、ＲＸ１４、ＲＸ１５、ＲＸ１６のうちの別のものは、Ｌ１’への結合を表し、
（Ｘ５）＝Ｘ２の場合、ＲＸ１３、ＲＸ１４、ＲＸ１５、ＲＸ１６のうちの１つは、Ｌ２への結合を表し、ＲＸ１３、ＲＸ１４、ＲＸ１５、ＲＸ１６のうちの別のものは、Ｌ２’への結合を表し、
（Ｘ５）＝Ｘ３の場合、ＲＸ１３、ＲＸ１４、ＲＸ１５、ＲＸ１６のうちの１つは、Ｌ３への結合を表し、ＲＸ１３、ＲＸ１４、ＲＸ１５、ＲＸ１６のうちの別のものは、Ｌ３’への結合を表し、
（Ｘ５）＝Ｘ４の場合、ＲＸ１３、ＲＸ１４、ＲＸ１５、ＲＸ１６のうちの１つは、Ｌ４への結合を表し、ＲＸ１３、ＲＸ１４、ＲＸ１５、ＲＸ１６のうちの別のものは、Ｌ６への結合を表し、
（Ｘ５）＝Ｘ５の場合、ＲＸ１３、ＲＸ１４、ＲＸ１５、ＲＸ１６のうちの１つは、Ｌ５への結合を表し、ＲＸ１３、ＲＸ１４、ＲＸ１５、ＲＸ１６のうちの別のものは、Ｌ７への結合を表し、
Ｌ１、Ｌ１’、Ｌ２、Ｌ２’、Ｌ３、Ｌ３’、Ｌ４、Ｌ５、Ｌ６またはＬ７への結合を指さないＲＸ１、ＲＸ２、ＲＸ３、ＲＸ４、ＲＸ５、ＲＸ６、ＲＸ７、ＲＸ８、ＲＸ１３、ＲＸ１４、ＲＸ１５、ＲＸ１６の基は、それぞれ独立して、水素、（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する脂肪族基からなる群から選択され、
好ましくは、水素、アルキル基、ハロゲン、シアノ、フェニル、ベンジルからなる群から選択され、より好ましくは、全て水素であり、
ＸＸ１、ＸＸ２は、それぞれ独立して、Ｏ、Ｓからなる群から選択され、好ましくは、それぞれＯであり、
ＸＸ３は、Ｏ、Ｓ、−ＣＨ２−からなる群から選択され、より好ましくは、Ｏ、−ＣＨ２−からなる群から選択され、さらにより好ましくは、−ＣＨ２−であり、
各場合において、（ｘｉｉＸ１）で示される結合は、構造（Ｉ）、（ＩＩ）および（ＩＩＩ）における「＊」、「＃」、「＆」、「§」および「＄」で各場合において示される結合に対応し、
各場合において、（ｘｉｉｉＸ１）で示される結合は、構造（Ｉ）、（ＩＩ）および（ＩＩＩ）における結合に対応し、ｍ１＝０、ｍ２＝０、ｍ３＝０、ｍ４＝０またはｍ５＝０の各場合において、それぞれ、「＊＊」、「＃＃」、「＆＆」、「§§」または「＄＄」に結合し、ｍ１＞０、ｍ２＞０、ｍ３＞０、ｍ４＞０またはｍ５＞０の各場合において、それぞれ、Ｙ１、Ｙ２、Ｙ３、Ｙ４またはＹ５に結合する］
から選択される非共役有機基である。
【０１２０】
Ｉ．１．３．２
前述の項目Ｉ．１．３．１の好ましい実施形態では、Ｘ１、Ｘ２、Ｘ３、Ｘ４、Ｘ５基は、それぞれ独立して、下記構造（Ｘ１１）、（Ｘ１２）、（Ｘ１３）、（Ｘ１４）、（Ｘ１５）、好ましくは、構造（Ｘ１１）、（Ｘ１２）、（Ｘ１３）、（Ｘ１４）、（Ｘ１５）、より好ましくは、構造（Ｘ１１）、（Ｘ１２）、（Ｘ１５）：
【化１０６】
2021521576.tif 000110
［式中、
Ｘ１が（Ｘ１１）、（Ｘ１２）、（Ｘ１３）、（Ｘ１４）、（Ｘ１５）から選択される場合、結合（ｘｉｖＸ２）はそれぞれ、Ｌ１への結合を表し、結合（ｘｖＸ２）はそれぞれ、Ｌ１’への結合を表し、
Ｘ２が（Ｘ１１）、（Ｘ１２）、（Ｘ１３）、（Ｘ１４）、（Ｘ１５）から選択される場合、結合（ｘｉｖＸ２）はそれぞれ、Ｌ２への結合を表し、結合（ｘｖＸ２）はそれぞれ、Ｌ２’への結合を表し、
Ｘ３が（Ｘ１１）、（Ｘ１２）、（Ｘ１３）、（Ｘ１４）、（Ｘ１５）から選択される場合、結合（ｘｉｖＸ２）はそれぞれ、Ｌ３への結合を表し、結合（ｘｖＸ２）はそれぞれ、Ｌ３’への結合を表し、
Ｘ４が（Ｘ１１）、（Ｘ１２）、（Ｘ１３）、（Ｘ１４）、（Ｘ１５）から選択される場合、結合（ｘｉｖＸ２）はそれぞれ、Ｌ４への結合を表し、結合（ｘｖＸ２）はそれぞれ、Ｌ６への結合を表し、
Ｘ５が（Ｘ１１）、（Ｘ１２）、（Ｘ１３）、（Ｘ１４）、（Ｘ１５）から選択される場合、結合（ｘｉｖＸ２）はそれぞれ、Ｌ５への結合を表し、結合（ｘｖＸ２）はそれぞれ、Ｌ７への結合を表し、
ＲＸ２１、ＲＸ２２、ＲＸ２３、ＲＸ２４、ＲＸ２５、ＲＸ２６基は、それぞれ独立して、水素、（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する脂肪族基からなる群から選択され、
好ましくは、水素、アルキル基、ハロゲン、シアノ、フェニル、ベンジルからなる群から選択され、好ましくは、全て水素であり、
各場合において、（ｘｉｉＸ２）で示される結合は、構造（Ｉ）、（ＩＩ）および（ＩＩＩ）における「＊」、「＃」、「＆」、「§」および「＄」で各場合において示される結合に対応し、
各場合において、（ｘｉｉｉＸ２）で示される結合は、構造（Ｉ）、（ＩＩ）および（ＩＩＩ）における結合に対応し、ｍ１＝０、ｍ２＝０、ｍ３＝０、ｍ４＝０またはｍ５＝０の各場合において、それぞれ、「＊＊」、「＃＃」、「＆＆」、「§§」または「＄＄」に結合し、ｍ１＞０、ｍ２＞０、ｍ３＞０、ｍ４＞０またはｍ５＞０の各場合において、それぞれ、Ｙ１、Ｙ２、Ｙ３、Ｙ４またはＹ５に結合する］
から選択される非共役有機基である。
【０１２１】
Ｉ．１．３．３
本発明の第１の態様のより好ましい実施形態では、Ｘ１、Ｘ２、Ｘ３、Ｘ４、Ｘ５基は、それぞれ独立して、項目Ｉ．１．３．２で定義された構造（Ｘ１１）を有し、
Ｘ１が構造（Ｘ１１）を有する場合、結合（ｘｉｖＸ２）はそれぞれ、Ｌ１への結合を表し、結合（ｘｖＸ２）はそれぞれ、Ｌ１’への結合を表し、
Ｘ２が構造（Ｘ１１）を有する場合、結合（ｘｉｖＸ２）はそれぞれ、Ｌ２への結合を表し、結合（ｘｖＸ２）はそれぞれ、Ｌ２’への結合を表し、
Ｘ３が構造（Ｘ１１）を有する場合、結合（ｘｉｖＸ２）はそれぞれ、Ｌ３への結合を表し、結合（ｘｖＸ２）はそれぞれ、Ｌ３’への結合を表し、
Ｘ４が構造（Ｘ１１）を有する場合、結合（ｘｉｖＸ２）はそれぞれ、Ｌ４への結合を表し、結合（ｘｖＸ２）はそれぞれ、Ｌ６への結合を表し、
Ｘ５が構造（Ｘ１１）を有する場合、結合（ｘｉｖＸ２）はそれぞれ、Ｌ５への結合を表し、結合（ｘｖＸ２）はそれぞれ、Ｌ７への結合を表し、
ＲＸ２１、ＲＸ２２基は、それぞれ独立して、水素、アルキル基、ハロゲン、シアノ、フェニル、ベンジルから選択され、
好ましくは、ＲＸ２１＝水素またはアルキル、最も好ましいアルキルは、メチル基であり、ＲＸ２２＝水素、最も好ましくは、ＲＸ２１＝ＲＸ２２＝水素であり、
（ｘｉｉＸ２）で示される結合は、構造（Ｉ）、（ＩＩ）および（ＩＩＩ）における「＊」、「＃」、「＆」、「§」および「＄」で各場合において示される結合に対応し、
（ｘｉｉｉＸ２）で示される結合は、構造（Ｉ）、（ＩＩ）および（ＩＩＩ）における結合に対応し、ｍ１＝０、ｍ２＝０、ｍ３＝０、ｍ４＝０またはｍ５＝０の各場合において、それぞれ、「＊＊」、「＃＃」、「＆＆」、「§§」または「＄＄」に結合し、ｍ１＞０、ｍ２＞０、ｍ３＞０、ｍ４＞０またはｍ５＞０の各場合において、それぞれ、Ｙ１、Ｙ２、Ｙ３、Ｙ４またはＹ５に結合する。
【０１２２】
Ｉ．１．４  非共役有機スペーサ単位Ｙ１、Ｙ２、Ｙ３、Ｙ４、Ｙ５
したがって、本発明の第１の態様での構造（Ｉ）、（ＩＩ）および（ＩＩＩ）におけるＹ１、Ｙ２、Ｙ３、Ｙ４、Ｙ５に選択可能な非共役有機スペーサ単位は、共役がこれらの基により形成される骨格に生じてしまう場合を除いて、さらなる制限を何ら受けるものではない。
【０１２３】
Ｉ．１．４．１
本発明の第１の態様の好ましい実施形態では、項目Ｉ．１．α）および項目Ｉ．１．β）で定義された本発明の第１の態様での構造（Ｉ）、（ＩＩ）および（ＩＩＩ）におけるＹ１、Ｙ２、Ｙ３、Ｙ４、Ｙ５基は、特に、上記されたケースＡ．５、Ｂ．３、Ｃ．６、Ｃ．７、Ｄ．７、Ｅ．６、Ｇ．２、Ｇ．３、Ｇ．４、Ｈ．３、Ｊ．２の場合に、それぞれ独立して、下記構造（Ｙ１）、（Ｙ２）、（Ｙ３）、（Ｙ４）、（Ｙ５）：
【化１０７】
2021521576.tif 000111
［式中、
ＲＹ１、ＲＹ２、ＲＹ３、ＲＹ４、ＲＹ５、ＲＹ６、ＲＹ７、ＲＹ８、ＲＹ９、ＲＹ１０、ＲＹ１１、ＲＹ１２、ＲＹ１３、ＲＹ１４、ＲＹ１５、ＲＹ１６は、それぞれ独立して、水素、（ヘテロ）芳香族基、ニトロ基、−ＮＨ２、−ＣＮ、−ＳＨ、−ＯＨ、ハロゲンから選択される少なくとも１つの基により場合により置換されており、エーテル、チオエーテル、アミノエーテル、カルボニル基、カルボン酸エステル、カルボキサミド基、スルホン酸エステル、リン酸エステルから選択される少なくとも１つの基を場合により有する脂肪族基からなる群から選択され、
好ましくは、水素、アルキル基、フェニル、ベンジル、（ハロ）アルキル基、（ハロ）シクロアルキル基、ヒドロキシル、カルボン酸エステル、カルボニル基、カルボキサミドからなる群から選択され、（ハロ）アルキル基は、エーテル基であることもでき、
ＸＹ１、ＸＹ２は、それぞれ独立して、Ｏ、Ｓからなる群から選択され、好ましくは、両方ともＯであり、ＸＹ３は、Ｏ、Ｓ、−ＣＨ２−からなる群から選択され、好ましくは、Ｏ、−ＣＨ２−からなる群から選択され、より好ましくは、−ＣＨ２−であり、
（ｘｖＹ１）で示される結合は、構造（Ｉ）、（ＩＩ）および（ＩＩＩ）における「＊＊」、「＃＃」、「＆＆」、「§§」または「＄＄」で示される結合に対応し、
（ｘｉｖＹ１）で示される結合は、構造（Ｉ）、（ＩＩ）および（ＩＩＩ）におけるＸ１、Ｘ２、Ｘ３、Ｘ４またはＸ５に結合する結合に対応する］
から選択される非共役有機スペーサ単位である。
【０１２４】
Ｉ．１．４．２
前述の項目Ｉ．１．４．１の好ましい実施形態では、構造（Ｉ）、（ＩＩ）および（ＩＩＩ）におけるＹ１、Ｙ２、Ｙ３、Ｙ４、Ｙ５基は、それぞれ独立して、項目Ｉ．１．４．１で言及された構造（Ｙ１）、（Ｙ２）、（Ｙ３）、（Ｙ５）、より好ましくは、構造（Ｙ１）、（Ｙ２）、（Ｙ５）、さらにより好ましくは、構造（Ｙ１）、（Ｙ２）から選択され、最も好ましくは、構造（Ｙ１）を有する非共役有機スペーサ単位であり、
ＲＹ１、ＲＹ２、ＲＹ３、ＲＹ４、ＲＹ５、ＲＹ６、ＲＹ７、ＲＹ８、ＲＹ９、ＲＹ１０、ＲＹ１３、ＲＹ１４、ＲＹ１５、ＲＹ１６は、それぞれ独立して、水素、フェニル、ベンジル、（ハロ）アルキル基（同（ハロ）アルキル基は、エーテル基を有することもできる）、（ハロ）シクロアルキル基、ヒドロキシル、カルボン酸エステル、カルボキサミドからなる群から選択され、好ましくは、水素、フェニル、ベンジル、アルキル基、カルボン酸エステル、カルボキサミド、カルボニル基からなる群から選択され、さらにより好ましくは、水素、フェニル、メチル、カルボン酸エステル、−Ｃ（＝Ｏ）−ＮＨ２、カルボニル基からなる群から選択され、さらにより好ましくは、全て水素であり、
ＸＹ１、ＸＹ２は、それぞれＯであり、ＸＹ３は、Ｏ、−ＣＨ２−からなる群から選択され、より好ましくは、−ＣＨ２−である。
【０１２５】
Ｉ．１．４．３
主鎖中で非共役であり、構造（Ｉ）、（ＩＩ）および（ＩＩＩ）のうちの少なくとも１つを含む有機レドックスポリマーＰが、非共役有機スペーサ単位Ｙ１、Ｙ２、Ｙ３、Ｙ４、Ｙ５を含む場合、当業者であれば、当業者が知る限りにおいて、この非共役有機スペーサ単位Ｙ１、Ｙ２、Ｙ３、Ｙ４、Ｙ５を、有利には、主鎖中で非共役である各有機レドックスポリマーＰに包含されるＸ１、Ｘ２、Ｘ３、Ｘ４またはＸ５基に従って選択することができるであろう。
【０１２６】
本発明の第１の態様の好ましい実施形態では、構造（Ｉ）、（ＩＩ）および（ＩＩＩ）におけるＸ１、Ｘ２、Ｘ３、Ｘ４、Ｘ５基は、それぞれ独立して、前述の項目Ｉ．１．３．１に従って、構造（Ｘ１）、（Ｘ２）、（Ｘ３）、（Ｘ４）から選択され、好ましくは、それぞれ独立して、前述の項目Ｉ．１．３．２に従って、構造（Ｘ１１）、（Ｘ１２）、（Ｘ１３）、（Ｘ１４）から選択され、さらにより好ましくは、それぞれ独立して、前述の項目Ｉ．１．３．３に従って、構造（Ｘ１１）を有し、
Ｙ１、Ｙ２、Ｙ３、Ｙ４、Ｙ５基は、それぞれ独立して、前述の項目Ｉ．１．４．１に従って、より好ましくは、前述の項目Ｉ．１．４．２に従って、構造（Ｙ１）、（Ｙ２）、（Ｙ３）、（Ｙ４）から選択され、
または、構造（Ｉ）、（ＩＩ）および（ＩＩＩ）におけるＸ１、Ｘ２、Ｘ３、Ｘ４、Ｘ５基は、それぞれ独立して、前述の項目Ｉ．１．３．１に従って、構造（Ｘ５）、好ましくは、前述の項目Ｉ．１．３．２に従って、構造（Ｘ１５）であり、Ｙ１、Ｙ２、Ｙ３、Ｙ４、Ｙ５基は、それぞれ独立して、前述の項目Ｉ．１．４．１に従って、より好ましくは、前述の項目Ｉ．１．４．２に従って、構造（Ｙ５）である。
【０１２７】
Ｉ．１．４．４
本発明の第１の態様のさらにより好ましい実施形態では、構造（Ｉ）、（ＩＩ）および（ＩＩＩ）におけるＸ１、Ｘ２、Ｘ３、Ｘ４、Ｘ５基は、それぞれ独立して、前述の項目Ｉ．１．３．１に従って、構造（Ｘ１）、好ましくは、それぞれ独立して、前述の項目Ｉ．１．３．２に従って、さらにより好ましくは、前述の項目Ｉ．１．３．３に従って、構造（Ｘ１１）であり、Ｙ１、Ｙ２、Ｙ３、Ｙ４、Ｙ５基は、それぞれ独立して、前述の項目Ｉ．１．４．１に従って、より好ましくは、前述の項目Ｉ．１．４．２に従って、構造（Ｙ１）であり、
または、構造（Ｉ）、（ＩＩ）および（ＩＩＩ）におけるＸ１、Ｘ２、Ｘ３、Ｘ４、Ｘ５基は、それぞれ独立して、前述の項目Ｉ．１．３．１に従って、構造（Ｘ２）、好ましくは、それぞれ独立して、前述の項目Ｉ．１．３．２に従って、構造（Ｘ１２）であり、Ｙ１、Ｙ２、Ｙ３、Ｙ４、Ｙ５基は、それぞれ独立して、前述の項目Ｉ．１．４．１に従って、より好ましくは、前述の項目Ｉ．１．４．２に従って、構造（Ｙ２）であり、
または、構造（Ｉ）、（ＩＩ）および（ＩＩＩ）におけるＸ１、Ｘ２、Ｘ３、Ｘ４、Ｘ５基は、それぞれ独立して、前述の項目Ｉ．１．３．１に従って、構造（Ｘ３）、好ましくは、それぞれ独立して、前述の項目Ｉ．１．３．２に従って、構造（Ｘ１３）であり、Ｙ１、Ｙ２、Ｙ３、Ｙ４、Ｙ５基は、それぞれ独立して、前述の項目Ｉ．１．４．１に従って、より好ましくは、前述の項目Ｉ．１．４．２に従って、構造（Ｙ３）であり、
または、構造（Ｉ）、（ＩＩ）および（ＩＩＩ）におけるＸ１、Ｘ２、Ｘ３、Ｘ４、Ｘ５基は、それぞれ独立して、前述の項目Ｉ．１．３．１に従って、構造（Ｘ４）、好ましくは、それぞれ独立して、前述の項目Ｉ．１．３．２に従って、構造（Ｘ１４）であり、Ｙ１、Ｙ２、Ｙ３、Ｙ４、Ｙ５基は、それぞれ独立して、前述の項目Ｉ．１．４．１に従って、より好ましくは、前述の項目Ｉ．１．４．２に従って、構造（Ｙ４）であり、
または、構造（Ｉ）、（ＩＩ）および（ＩＩＩ）におけるＸ１、Ｘ２、Ｘ３、Ｘ４、Ｘ５基は、それぞれ独立して、前述の項目Ｉ．１．３．１に従って、構造（Ｘ５）、好ましくは、それぞれ独立して、前述の項目Ｉ．１．３．２に従って、構造（Ｘ１５）であり、Ｙ１、Ｙ２、Ｙ３、Ｙ４、Ｙ５基は、それぞれ独立して、前述の項目Ｉ．１．４．１に従って、より好ましくは、前述の項目Ｉ．１．４．２に従って、構造（Ｙ５）である。
【０１２８】
Ｉ．１．５  本発明に係るポリマーＰを製造するための方法
本発明の第１の態様では、本発明に係る電極材料に包含されるポリマーＰは、当業者に公知の方法により得ることができる。対応する方法は、Muench et al.に要約されている。
【０１２９】
加えて、レドックス活性芳香族イミド官能基（Ａ）を含むポリマーＰの合成は、国際公開第２０１５／００３７２５号および米国特許第４，８９８，９１５号明細書にも記載されている。
【０１３０】
加えて、少なくとも１つの安定な酸素ラジカルを含むレドックス活性芳香族官能基（Ｂ）を含むポリマーおよび対応するポリマーＰの合成も、国際公開第２０１７／２０７３２５号、欧州特許出願公開第１７５２４７４号明細書、国際公開第２０１５／０３２９５１号、中国特許出願公開第１０４５３０４２４号明細書、同第１０４５３０４２６号明細書、T. Suga, H. Ohshiro, S. Sugita, K. Oyaizu, H. Nishide, Adv. Mater. 2009, 21, 1627-1630およびT. Suga, S. Sugita, H. Ohshiro, K. Oyaizu, H. Nishide, Adv. Mater. 2011, 3, 751-754から、当業者に公知である。
【０１３１】
加えて、レドックス活性アントラキノン／カルバゾール官能基（Ｃ）を含むポリマーＰの合成およびレドックス活性ベンゾキノン官能基（Ｅ）を含むポリマーＰの合成も、国際公開第２０１５／１３２３７４号、同第２０１５／１４４７９８号、欧州特許出願公開第３２７９２２３号明細書、国際公開第２０１８／０２４９０１号、米国特許出願公開第２０１７／００７７５１８号明細書、同第２０１７／００７７５１７号明細書、同第２０１７／０１０４２１４号明細書、D. Schmidt, B. Haupler, C. Stolze, M.D. Hager, U.S. Schubert, J. Polym. Sci., Part A: Polym. Chem. 2015, 53, 2517-2523、M.E. Speer, M. Kolek, J.J. Jassoy, J. Heine, M. Winter, P.M. Bieker, B. Esser, Chem. Commun. 2015, 51, 15261-15264およびM. Baibarac, M. Lira-Cantu, J. Oro Sol, I. Baltog, N. Casan-Pastor, P. Gomez-Romero, Compos. Sci. Technol. 2007, 67, 2556-2563に記載されておりまたはこれらの文献から当業者知識に基づいて当業者にとって日常的な問題として可能である。
【０１３２】
加えて、レドックス活性ジアルコキシベンゼン官能基（Ｄ）を含むポリマーＰの合成も、国際公開第２０１７／０３２５８３号、欧州特許出願公開第３１３６４１０号明細書、同第３１３５７０４号明細書、国際公開第２０１７／０３２５８２号、P. Nesvadba, L. B. Folger, P. Maire, P. Novak, Synth. Met. 2011, 161, 259-262；W. Weng, Z.C. Zhang, A. Abouimrane, P.C. Redfern, L.A. Curtiss, K. Amine, Adv. Funct. Mater. 2012, 22, 4485-4492に記載されている。
【０１３３】
加えて、レドックス活性トリフェニルアミン官能基（Ｇ）を含むポリマーＰの合成も、特開２０１１−７４３１６号公報、特開２０１１−７４３１７号公報に記載されている。
【０１３４】
加えて、レドックス活性ビオロゲン官能基（Ｈ）を含むポリマーＰの合成も、中国特許出願公開第１０７１１８３３２号明細書に記載されている。
【０１３５】
加えて、レドックス活性フェロセン官能基（Ｊ）を含むポリマーＰの合成も、K. Tamura, N. Akutagawa, M. Satoh, J. Wada, T. Masuda, Macromol. Rapid Commun. 2008, 29, 1944-1949に記載されている。
【０１３６】
Ｉ．１．６  架橋
本発明の第１の態様における本発明に係る電極材料に包含されるポリマーＰは、ホモポリマーまたはコポリマーのいずれでもよい。ホモポリマーは、１種のモノマーからのみ合成されたポリマーである。コポリマーは、２種以上のモノマーから合成されたポリマーである。使用されるさらなるモノマー（「コモノマー」）は、重合性基を有するものまたは２つ以上の重合性基を有するもの、例えば、ジビニルベンゼン、ジエチニルベンゼン、ジエチニルチアントレン、オリゴもしくはポリエチレングリコールジ（メタ）アクリレートでもよい。ついで、これにより、ポリマー中にさらなる架橋がもたらされる。このことは、当業者に公知である（例えば、国際公開第２０１８／０６０６８０号、段落［００２８］に記載されている）。そのようにして得られるポリマーの架橋度は、添加されるコモノマーの量により、または何らかの方法で時間を遅延させることにより（例えば、重合が進行段階になるまでコモノマーを添加しないという点で）、当業者に公知の方法により制御することができる。２種以上のモノマーが合成に使用される場合、本発明に係るポリマーＰ中の繰り返し単位のモノマーは、ランダム分布において、ブロックとしてまたは交互に、ポリマー中に存在する場合がある。
【０１３７】
このため、本発明の電極材料に包含されるポリマーＰは、ポリマーＰの合成中に架橋剤の使用に起因する繰り返し単位を有することもできる。このため、架橋剤に起因する繰り返し単位が、構造（Ｉ）、（ＩＩ）および（ＩＩＩ）の繰り返し単位間で得られるポリマーＰ中に存在することもできることは明らかであろう。
【０１３８】
適切な架橋剤は、２つ以上の重合性基を有する化合物であり、架橋剤は、好ましくは、（メタ）アクリル酸に基づく多官能性化合物、アリルエーテルに基づく多官能性化合物、ビニル化合物に基づく多官能性化合物からなる群から選択される。（メタ）アクリル酸に基づく多官能性化合物が特に好ましい。
【０１３９】
（メタ）アクリル酸に基づく多官能性化合物は、特に、エチレングリコールジ（メタ）アクリレート、ジエチレングリコールジ（メタ）アクリレート、トリエチレングリコールジ（メタ）アクリレート、ポリエチレングリコールジ（メタ）アクリレート、プロパン−１，３−ジオールジ（メタ）アクリレート、ブタン−２，３−ジオールジ（メタ）アクリレート、ブタン−１，４−ジオールジ（メタ）アクリレート、ペンタン−１，５−ジオールジ（メタ）アクリレート、ヘキサン−１，６−ジオールジ（メタ）アクリレート、ヘプタン−１，７−ジオールジ（メタ）アクリレート、オクタン−１，８−ジオールジ（メタ）アクリレート、ノナン−１，９−ジオールジ（メタ）アクリレート、デカン−１，１０−ジオールジ（メタ）アクリレート、トリメチロールプロパントリ（メタ）アクリレート、グリセロールジ（メタ）アクリレート、２−ヒドロキシ−３−（メタ）アクリロイルオキシプロピル（メタ）アクリレートから選択される。
【０１４０】
アリルエーテルに基づく多官能性化合物は、特に、ジエチレングリコールジアリルエーテル、ジブチレングリコールジアリルエーテルからなる群から特に選択される。
【０１４１】
ビニル化合物に基づく多官能性化合物は、特に、ジビニルベンゼンである。
【０１４２】
Ｉ．２  イオン液体
本発明は、レドックス活性ポリマーＰを含む電極材料において、この電極材料がイオン液体も含む場合に、容量の明確な増加を達成することができるという驚くべき発見に基づいている。容量の増加の改善は、挿入されたイオン液体とポリマーＰとの相互作用に基づいている。この例外的に顕著な改善の理由は、イオン液体との特に良好な相互作用を保証するポリマーＰの特定の構造にあると考えられる。これは、ポリマーＰが有機ポリマーであり、有機ポリマーはイオン液体と混合される場合に特に良好な膨潤性能を有するためである。この膨潤性能は、ポリマーＰの有機的性質に基づき、ポリマーＰが高比率のイオン液体に結合することを可能にする。イオン液体の挿入が説明されている金属系電池（例えば、米国特許第９，３９７，３４１号明細書に記載されているような二酸化亜鉛−マンガン電池）の場合、このメカニズムは、単に、電極材料の金属特性のためだけでは不可能である。したがって、イオン液体に対するその結合性能は、非常に小さく、電極材料からのイオン液体の「ブリード」傾向が、非常に著しい。
【０１４３】
ポリマーＰに基づく有機電池の電極材料の成分としてのイオン液体は、未だに記載されていない。従来技術（例えば、欧州特許出願公開第３２７９２２３号明細書）では、単に、これらを電池セル内の電解質として使用する選択肢に言及されているのみである。
【０１４４】
電極材料内にイオン液体を含む有機電池はさらに、主鎖が共役形態にあるポリマーについてのみ記載されている（国際公開第２０１７／２２０９６５号；同第２０１８／０６０６８０号）。一方で、本発明に係るポリマーＰにおける電荷が、個々のレドックス活性単位上に局在化され、先行技術のポリマーのように主鎖にわたって「まみれ」ることがないため、これは、イオン液体と先行技術の共役ポリマーとの相互作用について予想されるであろう相互作用と比較して、ポリマーＰ中のレドックス活性単位とのイオン液体との非常に良好な相互作用を可能にする。
【０１４５】
したがって、本発明に係るポリマーＰによりイオン液体とのこのような有利な相互作用が可能になるであろうという事実は、全く驚くべきことであった。
【０１４６】
したがって、本発明の第１の態様において使用可能なイオン液体は、さらなる制限を何ら受けることなく、例えば、国際公開第２００４／０１６６３１号、同第２００６／１３４０１５号、米国特許出願公開第２０１１／０２４７４９４号明細書または同第２００８／０２５１７５９号明細書に記載されているものを使用することが可能である。
【０１４７】
特に、本発明の第１の態様において、電極材料に使用されるイオン液体は、構造Ｑ＋Ａ−を有する。
【０１４８】
Ｉ．２．１  イオン液体に好ましいカチオン
本明細書において、Ｑ＋は、下記構造（Ｑ１）、（Ｑ２）、（Ｑ３）、（Ｑ４）、（Ｑ５）：
【化１０８】
2021521576.tif 000112
［式中、
ＲＱ１、ＲＱ２、ＲＱ３、ＲＱ４、ＲＱ５、ＲＱ６、ＲＱ７、ＲＱ８は、それぞれ独立して、（ハロ）アルキル基、シクロアルキル基からなる群から選択され、
ＲＱ９、ＲＱ１０、ＲＱ１１、ＲＱ１２、ＲＱ１３、ＲＱ１４、ＲＱ１５、ＲＱ１６、ＲＱ１７、ＲＱ１８、ＲＱ１９、ＲＱ２０、ＲＱ２１、ＲＱ２２、ＲＱ２３、ＲＱ２４、ＲＱ２５、ＲＱ２６、ＲＱ２７、ＲＱ２８、ＲＱ２９、ＲＱ３０、ＲＱ３１、ＲＱ３２、ＲＱ３３、ＲＱ３４、ＲＱ３５は、それぞれ独立して、水素、少なくとも１つのエーテル基を有する場合がある（ハロ）アルキル基、シクロアルキル基からなる群から選択される］
からなる群から選択されるカチオンである。
【０１４９】
好ましくは、Ｑ＋は、ＲＱ１、ＲＱ２、ＲＱ３、ＲＱ４、ＲＱ５、ＲＱ６、ＲＱ７、ＲＱ８が、それぞれ独立して、６〜４０個、より好ましくは、１０〜３０個の炭素原子を有するアルキル基、６〜４０個、より好ましくは、１０〜３０個の炭素原子を有するシクロアルキル基からなる群から選択され、
ＲＱ９、ＲＱ１０、ＲＱ１１、ＲＱ１２、ＲＱ１３、ＲＱ１４、ＲＱ１５、ＲＱ１６、ＲＱ１７、ＲＱ１８、ＲＱ１９、ＲＱ２０、ＲＱ２１、ＲＱ２２、ＲＱ２３、ＲＱ２４、ＲＱ２５、ＲＱ２６、ＲＱ２７、ＲＱ２８、ＲＱ２９、ＲＱ３０、ＲＱ３１、ＲＱ３２、ＲＱ３３、ＲＱ３４、ＲＱ３５が、それぞれ独立して、水素、１〜２５個、好ましくは、１〜１０個の炭素原子を有し、少なくとも１つのエーテル基を有する場合があるアルキル基からなる群から選択される、構造（Ｑ１）、（Ｑ２）、（Ｑ３）、（Ｑ４）、（Ｑ５）からなる群から選択されるカチオンである。
【０１５０】
より好ましくは、Ｑ＋は、ＲＱ１、ＲＱ２、ＲＱ３、ＲＱ４が、それぞれ独立して、６〜３０個、好ましくは、１０〜２５個の炭素原子を有するアルキル基からなる群から選択され、
ＲＱ９、ＲＱ１０、ＲＱ１１、ＲＱ１２、ＲＱ１３が、それぞれ独立して、水素、１〜２５個、好ましくは、１〜１０個の炭素原子を有するアルキル基からなる群から選択され、ＲＱ１０、ＲＱ１１、ＲＱ１３が、より好ましくは、それぞれ水素であり、ＲＱ９、ＲＱ１２が、それぞれ独立して、１〜６個の炭素原子を有するアルキル基である、構造（Ｑ１）、（Ｑ３）からなる群から選択されるカチオンである。
【０１５１】
さらにより好ましくは、Ｑ＋は、ＲＱ１０、ＲＱ１１、ＲＱ１３がそれぞれ水素であり、ＲＱ９がメチル、エチル、ｎ−プロピル、イソプロピル、ｎ−ブチル、ｓｅｃ−ブチル、ｔｅｒｔ−ブチルからなる群から選択され、ＲＱ１２がメチル、エチル、ｎ−プロピル、イソプロピル、ｎ−ブチル、ｓｅｃ−ブチル、ｔｅｒｔ−ブチルからなる群から選択される、構造（Ｑ３）のカチオンである。
【０１５２】
さらにより好ましくは、Ｑ＋は、ＲＱ１０、ＲＱ１１、ＲＱ１３がそれぞれ水素であり、ＲＱ９がメチル、エチル、ｎ−ブチル、ｓｅｃ−ブチル、ｔｅｒｔ−ブチルからなる群から選択され、好ましくは、エチル、ｎ−ブチルからなる群から選択され、ＲＱ９が、最も好ましくは、エチルであり、ＲＱ１２がメチル、エチルからなる群から選択され、ＲＱ１２が、最も好ましくは、メチルである、構造（Ｑ３）のカチオンである。
【０１５３】
Ｑ＋としては、１−エチル−３−メチルイミダゾリウムカチオンが特に好ましい。
【０１５４】
Ｉ．２．２  イオン液体に好ましいアニオン
前述の式Ｑ＋Ａ−において、Ａ−は、特に、ホスフェート、ホスホネート、アルキルホスホネート、モノアルキルホスフェート、ジアルキルホスフェート、ビス［トリフルオロメタンスルホニル］イミド、（ハロ）アルキルスルホネート、（ハロ）アルキルサルフェート、ビス［フルオロスルホニル］イミド、塩化物、ジシアナミド、ヘキサフルオロホスフェート、サルフェート、テトラフルオロボレート、トリフルオロメタンスルホネート、パークロレート、硫酸水素、（ハロ）アルキルカルボキシレート、フォルメート、ビスオキサラトボレート、テトラクロロアルミネート、リン酸二水素、モノアルキルリン酸水素、ナイトレートからなる群から選択されるアニオンである。
【０１５５】
前述の式Ｑ＋Ａ−において、Ａ−は、好ましくは、ホスフェート、ホスホネート、アルキルホスホネート、モノアルキルホスフェート、ジアルキルホスフェート、ビス［トリフルオロスルホニル］イミド、アルキルスルホネート、アルキルスルフェート、ビス［フルオロスルホニル］イミド、塩化物、ジシアナミド、硫酸水素、アルキルカルボキシレート、フォルメート、ビスオキサラトボレート、テトラクロロアルミネート、リン酸二水素、モノアルキルリン酸水素、ナイトレートからなる群から選択され、アルキルホスホネート、モノアルキルホスフェート、ジアルキルホスフェート、アルキルスルホネート、アルキルスルフェート、アルキルカルボキシレート、モノアルキルリン酸水素におけるアルキル基はそれぞれ、１〜１０個、好ましくは、１〜６個、より好ましくは、１〜４個の炭素原子を有する。
【０１５６】
前述の式Ｑ＋Ａ−において、Ａ−は、より好ましくは、ジアルキルホスフェート、ビス［トリフルオロメタンスルホニル］イミド、アルキルスルホネート、ビス［フルオロスルホニル］イミド、塩化物、ジシアナミド、ヘキサフルオロホスフェート、テトラフルオロボレート、トリフルオロメタンスルホネート、パークロレート、アセテート、プロピオネート、フォルメート、テトラクロロアルミネート、モノアルキルリン酸水素、ナイトレートからなる群から選択され、ジアルキルホスフェート、アルキルスルホネート、モノアルキルリン酸水素におけるアルキル基はそれぞれ、１〜１０個、好ましくは、１〜６個、より好ましくは、１〜４個の炭素原子を有する。
【０１５７】
前述の式Ｑ＋Ａ−において、Ａ−は、さらにより好ましくは、ジエチルホスフェート、ビス［トリフルオロメタンスルホニル］イミド、メタンスルホネート、ビス［フルオロスルホニル］イミド、塩化物、ジシアナミド、ヘキサフルオロホスフェート、テトラフルオロボレート、トリフルオロメタンスルホネート、パークロレート、アセテート、プロピオネート、フォルメート、テトラクロロアルミネート、モノエチルリン酸水素、ナイトレートからなる群から選択される。
【０１５８】
前述の式Ｑ＋Ａ−において、Ａ−は、さらにより好ましくは、トリフルオロメタンスルホネート、ビス［トリフルオロメタンスルホニル］イミド、ジエチルホスフェート、ジシアナミドからなる群から選択され、最も好ましくは、トリフルオロメタンスルホネート、ビス［トリフルオロメタンスルホニル］イミド、ジエチルホスフェート、ジシアナミド、最も非常に好ましくは、トリフルオロメタンスルホネートからなる群から選択される。
【０１５９】
Ｉ．２．３  使用されるイオン液体の量
使用されるイオン液体の量は、さらなる制限を何ら受けるものではない。ただし、本発明の第１の態様における電極材料に包含されるイオン液体の総重量は、電極材料に包含される主鎖中で非共役である有機レドックスポリマーＰの総重量に基づいて、０．１重量％〜１０００重量％の範囲にあることが好ましく、より好ましくは、１重量％〜５００重量％の範囲、さらにより好ましくは、５重量％〜２００重量％の範囲、さらにより好ましくは、４０重量％〜１６０重量％の範囲、さらにより好ましくは、８０重量％〜１２０重量％の範囲にあり、最も好ましくは、１００重量％である。
【０１６０】
Ｉ．３  導電性添加剤
本発明の第１の態様における電極材料は、導電性添加剤も含む。
【０１６１】
Ｉ．３．１  好ましい導電性添加剤
導電性添加剤は、特に、炭素材料、導電性ポリマー、金属、半金属、（半）金属化合物からなる群から選択され、好ましくは、炭素材料、導電性ポリマーから選択される、少なくとも１種の導電性材料である。
【０１６２】
本発明によれば、「（半）金属」は、金属、半金属からなる群から選択され、好ましくは、金属である。
【０１６３】
導電性添加剤は、より好ましくは、炭素材料である。炭素材料は、特に、炭素繊維、カーボンナノチューブ、グラファイト、グラフェン、カーボンブラック、フラーレンからなる群から選択される。
【０１６４】
導電性ポリマーは、特に、ポリピロール、ポリアニリン、ポリフェニレン、ポリピレン、ポリアズレン、ポリナフチレン、ポリカルバゾール、ポリインドール、ポリアゼピン、ポリフェニレンスルフィド、ポリチオフェン、ポリアセチレン、ポリ（３，４−エチレンジオキシチオフェン）ポリスチレンスルホネート（＝ＰＥＤＯＴ：ＰＳＳ）、ポリアーセン、ポリ−（ｐ−フェニレンビニレン）からなる群から選択される。
【０１６５】
金属は、特に、亜鉛、鉄、銅、銀、金、クロム、ニッケル、スズ、インジウムからなる群から選択される。
【０１６６】
半金属は、特に、シリコン、ゲルマニウム、ガリウム、ヒ素、アンチモン、セレン、テルル、ポロニウムから選択される。
【０１６７】
Ｉ．３．２  導電性添加剤の好ましい量
使用される導電性添加剤の量は、さらなる制限を何ら受けるものではない。ただし、本発明の第１の態様における電極材料に包含される導電性添加剤の総重量は、電極材料に包含されるレドックスポリマーＰの総重量に基づいて、０．１重量％〜１０００重量％の範囲にあることが好ましく、好ましくは、１０重量％〜５００重量％の範囲、より好ましくは、３０重量％〜１００重量％の範囲、さらにより好ましくは、４０重量％〜８０重量％の範囲、さらにより好ましくは、５０重量％〜６０重量％の範囲にあり、最も好ましくは、５８．３重量％である。
【０１６８】
Ｉ．４  バインダー添加剤
本発明の第１の態様における電極材料は、場合により、バインダー添加剤も含む。
【０１６９】
バインダー添加剤は、結合特性を有する材料として当業者によく知られている。ポリテトラフルオロエチレン、ポリフッ化ビニリデン、ポリヘキサフルオロプロピレン、ポリ塩化ビニル、ポリカーボネート、ポリスチレン、ポリアクリレート、ポリメタクリレート、ポリスルホン、セルロース誘導体、ポリウレタンからなる群から選択されるポリマーが好ましく、バインダー添加剤は、より好ましくは、ポリフッ化ビニリデンである。
【０１７０】
本発明の第１の態様における電極材料がバインダー添加剤を含む場合、その使用量は、さらなる制限を何ら受けるものではない。ただし、これらの場合、電極材料に包含されるバインダー添加剤の総重量は、電極材料に包含される有機レドックスポリマーＰの総重量に基づいて、０．００１重量％〜１００重量％の範囲にあることが好ましく、より好ましくは、０．０８３重量％〜９０重量％の範囲、さらにより好ましくは、３重量％〜７０重量％の範囲、さらにより好ましくは、５重量％〜５０重量％の範囲、さらにより好ましく、８．３重量％〜２０重量％の範囲にあり、最も好ましくは、１６．６重量％である。
【０１７１】
Ｉ．５  電極および電荷蓄積手段
Ｉ．５．１  電極
また、本発明は、本発明の第１の態様の本発明の電極材料、特に、基材を含む電極（別の用語としては、「電極要素」）に関する。
【０１７２】
電極要素の基材は、特に、導電性材料、好ましくは、金属、炭素材料、酸化物材料から選択される。
【０１７３】
電極要素のための基材として好適な金属は、白金、金、鉄、銅、アルミニウム、亜鉛またはこれらの金属の組み合わせから選択される。電極要素の基材として適切な、好ましい炭素材料は、ガラス状炭素、グラファイト箔、グラフェン、カーボンシートから選択される。電極要素の基材として適切な、好ましい酸化物材料は、例えば、酸化インジウムスズ（ＩＴＯ）、酸化インジウム亜鉛（ＩＺＯ）、酸化アンチモン亜鉛（ＡＺＯ）、酸化フッ素スズ（ＦＴＯ）または酸化アンチモンスズ（ＡＴＯ）、酸化亜鉛（ＺＯ）からなる群から選択される。
【０１７４】
電極要素の表面層は、電荷蓄積のためのレドックス活性材料として、本発明の第１の態様において、少なくとも本発明に係る電極材料を含む。
【０１７５】
本発明の第１の態様における本発明に係る電極材料は、特に、電極要素の基材に電極スラリーとして塗工される。
【０１７６】
この場合の電極スラリーは、特に、溶液または懸濁液であり、本発明に係るポリマーＰ、上記のイオン液体および特に、上記の導電性添加剤および場合により、上記のバインダー添加剤を含む。
【０１７７】
電極スラリーは、好ましくは、溶媒を含む。
【０１７８】
電極スラリーに使用される溶媒は、独立して、１種以上の溶媒、好ましくは、高沸点を有する溶媒、より好ましくは、Ｎ−メチル−２−ピロリドン、水、ジメチルスルホキシド、エチレンカーボネート、プロピレンカーボネート、ジメチルカーボネート、メチルエチルカーボネート、γ−ブチロラクトン、テトラヒドロフラン、ジオキソラン、スルホラン、Ｎ，Ｎ’−ジメチルホルムアミド、Ｎ，Ｎ’−ジメチルアセトアミド、好ましくは、Ｎ−メチル−２−ピロリドン、水、より好ましくは、Ｎ−メチル−２−ピロリドンからなる群から選択される溶媒である。前述の電極スラリー中に電気エネルギーを貯蔵するためのレドックス活性材料、特に、本発明に係るレドックスポリマーＰの濃度は、好ましくは、１〜１００ｍｇ／ｍｌ、より好ましくは、５〜５０ｍｇ／ｍｌである。
【０１７９】
本発明に係る電極材料が電荷蓄積手段、特に、二次電池のための電極要素の少なくとも部分的な表面被覆の形態をとる実施形態では、電極要素は、基材表面上に少なくとも部分的な層を有する。この層は、特に、本発明の第１の態様における電極材料を含み、少なくとも１種の導電性添加剤と、少なくとも１種のイオン液体と、主鎖中で非共役である少なくとも１種の有機レドックスポリマーＰと、電荷蓄積のためのレドックス活性材料とを含み、場合により、少なくとも１種のバインダー添加剤も含む。
【０１８０】
本発明の第１の態様における本発明に係る電極材料（組成物についての別の表現：「複合体」）の基材上への塗工は、当業者に公知の方法により可能である。より詳細には、本発明に係る電極材料は、本発明の第１の態様では、バーコーティング、スロットダイコーティング、スクリーン印刷またはステンシル印刷により、電極スラリーとして基材に塗工される。
【０１８１】
Ｉ．５．２  電荷蓄積手段
また、本発明は、本発明に係る電極を含む電荷蓄積手段、特に、二次電池に関する。
【０１８２】
一般的には、電気エネルギーを蓄積するためのレドックス活性電極材料とは、例えば電子を受容し、かつ放出することにより、電荷を蓄積し、かつ再び放出することができる材料である。したがって、本発明の第１の態様における本発明に係る電極材料は、例えば、電荷蓄積手段における活性電極材料として使用することができる。電気エネルギーを蓄積するためのこのような電荷蓄積手段は、特に、二次電池（「蓄積器」とも呼ばれる）、レドックス流電池、スーパーキャパシタおよび好ましくは、二次電池からなる群から選択される。
【０１８３】
好ましくは、電荷蓄積手段は、二次電池である。二次電池は、セパレータにより互いに分離されている負極および正極と、電極およびセパレータを取り囲む電解質とを含む。
【０１８４】
セパレータは、イオン透過性であり、電荷のバランスをとることができる多孔質層である。セパレータの役割は、正極を負極から分離し、イオンの透過により電荷のバランスをとることである。二次電池に使用されるセパレータは、特に、多孔質材料であり、好ましくは、ポリマー化合物、例えば、ポリオレフィン、ポリアミドまたはポリエステルからなる膜である。加えて、多孔質セラミック材料、ガラスマイクロファイバー製のセパレータを使用可能である。
【０１８５】
電解質の主な役割は、電荷のバランスをとるのに必要なイオン伝導性を確保することである。二次電池の電解質は、高いイオン伝導性を有する液体またはオリゴマーもしくはポリマー化合物（「ゲル電解質」または「固体電解質」）のいずれでもよい。ただし、オリゴマーまたはポリマー化合物が好ましい。
【０１８６】
電解質が液体である場合、電解質は、特に、１種以上の溶媒および１種以上の導電性塩から構成される。
【０１８７】
電解質の溶媒は、好ましくは独立して、高沸点および高イオン伝導性を有し、低粘度の１種以上の溶媒、例えば、アセトニトリル、ジメチルスルホキシド、エチレンカーボネート、プロピレンカーボネート、ジメチルカーボネート、ジエチルカーボネート、メチルエチルカーボネート、γ−ブチロラクトン、テトラヒドロフラン、ジオキソラン、１，２−ジメトキシエタン、１，２−ジエトキシエタン、ジグリム、トリグリム、テトラグリム、酢酸エチル、１，３−ジオキソランまたは水を含む。
【０１８８】
電解質中の導電性塩は、式（Ｍｅ＋）ａ（Ａｎｆ−）ｂで示される式Ｍｅ＋のカチオンおよび式Ａｎｆ−のアニオンからなり、式中、ｅおよびｆは、ＭおよびＡｎの荷電に応じた整数であり、ａおよびｂは、導電性塩の分子構成を表す整数である。
【０１８９】
前述の導電性塩に使用されるカチオンは、正に荷電したイオン、好ましくは、第１族および第２族の金属、例えば、リチウム、ナトリウム、カリウムまたはマグネシウムであるが、遷移族の他の金属、例えば、亜鉛および有機カチオン、例えば、四級アンモニウム化合物、例えば、テトラアルキルアンモニウム化合物でもある。
【０１９０】
前記導電性塩に使用されるアニオンは、好ましくは、無機アニオン、例えば、ヘキサフルオロホスフェート、テトラフルオロボレート、トリフラート、ヘキサフルオロアルセナート、ヘキサフルオロアンチモネート、テトラフルオロアルミネート、テトラフルオロインデート、パークロレート、ビス（オキサラト）ボレート、テトラクロロアルミネート、テトラクロロガレートであり、有機アニオン、例えば、Ｎ（ＣＦ３ＳＯ２）２−、ＣＦ３ＳＯ３−、アルコキシド、例えば、ｔｅｒｔ−ブトキシドまたはイソプロポキシドでもあり、ハロゲン化物、例えば、フッ化物、塩化物、臭化物およびヨウ化物でもある。
【０１９１】
イオン液体が使用される場合、それらは、電解質の溶媒として、導電性塩として、または完全な電解質としてのいずれかで使用することができる。
【０１９２】
本発明に従って使用されるポリマーＰが、正極要素として電荷蓄積手段のためのレドックス活性材料として使用される場合、負極における電荷蓄積に使用されるレドックス活性材料は、本発明のポリマーより低い電気化学ポテンシャルでレドックス反応を示す材料でもよい。特に、グラファイト、グラフェン、カーボンブラック、炭素繊維、カーボンナノチューブからなる群から選択される炭素材料、特に、リチウム、ナトリウム、マグネシウム、リチウム−アルミニウム、Ｌｉ−Ｓｉ、Ｌｉ−Ｓｎ、Ｌｉ−Ｔｉ、Ｓｉ、ＳｉＯ、ＳｉＯ２、Ｓｉ−ＳｉＯ２複合体、Ｚｎ、Ｓｎ、ＳｎＯ、ＳｎＯ２、ＰｂＯ、ＰｂＯ２、ＧｅＯ、ＧｅＯ２、ＷＯ２、ＭｏＯ２、Ｆｅ２Ｏ３、Ｎｂ２Ｏ５、ＴｉＯ２、Ｌｉ４Ｔｉ５Ｏ１２およびＬｉ２Ｔｉ３Ｏ７からなる群から選択される金属またはアロイならびに有機レドックス活性材料からなる群から選択される材料が好ましい。有機レドックス活性材料の例は、安定な有機基を有する化合物、有機硫黄単位を有する化合物、キノン構造を有する化合物、ジオン系を有する化合物、共役カルボン酸およびそれらの塩、フタルイミドまたはナフタルイミド構造を有する化合物、ジスルフィド結合を有する化合物ならびにフェナントレン構造を有する化合物およびそれらの誘導体である。前述のレドックス活性オリゴマーまたはポリマー化合物を負極に使用する場合、この化合物は、任意の比でのこのオリゴマーまたはポリマー化合物、導電性添加剤およびバインダー添加剤からなる複合体、すなわち、組成物であることもできる。この場合も、導電性添加剤は、特に、少なくとも１種の導電性材料であり、好ましくは、炭素材料、導電性ポリマー、特に、炭素材料からなる群から選択される。炭素材料は、特に、炭素繊維、カーボンナノチューブ、グラファイト、カーボンブラック、グラフェン、より好ましくは、炭素繊維からなる群から選択される。導電性ポリマーは、特に、ポリアニリン、ポリチオフェン、ポリアセチレン、ポリ（３，４−エチレンジオキシチオフェン）ポリスチレンスルホネート（＝「ＰＥＤＯＴ：ＰＳＳ」）、ポリアーセンからなる群から選択される。この場合にも、バインダー添加剤は、特に、バインダー特性を有する材料であり、好ましくは、ポリテトラフルオロエチレン、ポリフッ化ビニリデン、ポリヘキサフルオロプロピレン、ポリ塩化ビニル、ポリカーボネート、ポリスチレン、ポリアクリレート、ポリメタクリレート、ポリスルホン、セルロース誘導体、ポリウレタンからなる群から選択されるポリマーである。
【０１９３】
この複合体は、上記のとおり、電極スラリーを用いた公知の膜形成プロセスにより、基材上に層として塗工することができる。
【０１９４】
ＩＩ．  本発明の第２の態様：電極を製造するための方法
また、本発明は、第２の態様では、下記工程：
（ａ）主鎖中で非共役である少なくとも１種の有機レドックスポリマーＰ、少なくとも１種のイオン液体、少なくとも１種の導電性添加剤、場合により、少なくとも１種の溶媒および場合により、少なくとも１種の結合添加剤を混合して、混合物Ｍを得る工程と、
（ｂ）混合物Ｍを基材に塗工する工程と、
（ｃ）場合により、少なくとも部分的に溶媒を除去する工程と
を含む、電極を製造するための方法に関する。
【０１９５】
本発明に係る方法の工程（ａ）
本発明に係る方法の工程（ａ）において、
−  主鎖中で非共役である少なくとも１種の有機レドックスポリマーＰ；
−  少なくとも１種のイオン液体；
−  少なくとも１種の導電性添加剤；
−  場合により、少なくとも１種の溶媒；
−  場合により、少なくとも１種のバインダー添加剤
を混合して、混合物Ｍを与える。
【０１９６】
本発明に係る方法の工程（ａ）の後に得られる混合物Ｍは、特に、電極スラリーである。
【０１９７】
ＩＩ．１  本発明に係る方法に使用されるレドックスポリマーＰ
本発明の目的で、本発明の第２の態様における電極を製造するための本発明に係る方法において使用される、主鎖中で非共役である有機レドックスポリマーＰは、２つの構造的特徴：
（１）共役が存在しないポリマー骨格（「主鎖」）
（２）共役が存在するか、または共役が存在しないポリマー骨格に規則的に、または不規則に結合したレドックス活性有機基
から構成される。
【０１９８】
ＩＩ．１．α）  本発明の目的で、本発明の第２の態様における電極を製造するための本発明に係る方法において使用される、主鎖中で非共役である有機レドックスポリマーＰは、特に、化学構造（Ｉ）で示される互いに連結した繰り返し単位ｎ１および／または化学構造（ＩＩ）で示される互いに連結した繰り返し単位ｎ２および／または化学構造（ＩＩＩ）で示される互いに連結した繰り返し単位ｎ３、好ましくは、化学構造（Ｉ）で示される互いに連結した繰り返し単位ｎ１および／または化学構造（ＩＩＩ）で示される互いに連結した繰り返し単位ｎ３、より好ましくは、化学構造（Ｉ）で示される互いに連結した繰り返し単位ｎ１を含み、化学構造（Ｉ）、（ＩＩ）および（ＩＩＩ）ならびに各変数は、項目Ｉ．１．α）で定義されたとおりである。
【０１９９】
項目ＩＩ．１．α）に係るポリマーＰ内の化学構造（Ｉ）の繰り返し単位は、同じであるか、または少なくとも部分的に互いに異なる。項目ＩＩ．１．α）に係るポリマーＰ内の化学構造（ＩＩ）の繰り返し単位は、同じであるか、または少なくとも部分的に互いに異なる。項目ＩＩ．１．α）に係るポリマーＰ内の化学構造（ＩＩＩ）の繰り返し単位は、同じであるか、または少なくとも部分的に互いに異なる。
【０２００】
ＩＩ．１．β）  項目ＩＩ．１．α）で定義された本発明の第２の態様の好ましい実施形態では、本発明の第２の態様における電極を製造するための本発明に係る方法で使用される、主鎖中で非共役である有機レドックスポリマーＰは、化学構造（Ｉ）で示される互いに連結した繰り返し単位ｎ１を含み、化学構造（Ｉ）および各変数は、項目Ｉ．１．β）で定義されたとおりである。
【０２０１】
項目ＩＩ．１．β）に係るポリマーＰ内の化学構造（Ｉ）の繰り返し単位は、同じであるか、または少なくとも部分的に互いに異なる。
【０２０２】
ＩＩ．１．１  レドックス活性基
本発明の第２の態様において、構造（Ｉ）、（ＩＩ）および（ＩＩＩ）におけるＲ１、Ｒ２、Ｒ４、Ｒ５、Ｒ１’、Ｒ２’、Ｒ３’に選択可能な有機レドックス活性基は、好ましくは、項目ＩＩ．１．α）、より好ましくは、項目ＩＩ．１．β）で定義されたように、さらなる制限を何ら受けるものではない。当業者であれば、有機電池に使用することができる有機レドックス活性基を知っており、それらは、例えば、各ポリマーの合成と共に、Muench et al.に記載されている。項目ＩＩ．１．α）および項目ＩＩ．１．β）に記載されたように、有機レドックス活性基は、好ましくは、レドックス活性芳香族イミド官能基（Ａ）、少なくとも１つの安定な酸素ラジカルを含むレドックス活性有機官能基（Ｂ）、レドックス活性アントラキノン／カルバゾール官能基（Ｃ）、レドックス活性ジアルコキシベンゼン官能基（Ｄ）、レドックス活性ベンゾキノン官能基（Ｅ）、レドックス活性トリフェニルアミン官能基（Ｇ）、レドックス活性ビオロゲン官能基（Ｈ）、レドックス活性フェロセン官能基（Ｊ）からなる群から選択され、より好ましくは、レドックス活性芳香族イミド官能基（Ａ）、少なくとも１つの安定な酸素ラジカルを含むレドックス活性有機官能基（Ｂ）、レドックス活性アントラキノン／カルバゾール官能基（Ｃ）からなる群から選択され、さらにより好ましくは、少なくとも１つの安定な酸素ラジカルを含むレドックス活性有機官能基（Ｂ）、レドックス活性アントラキノン／カルバゾール官能基（Ｃ）からなる群から選択され、有機レドックス活性基は、最も好ましくは、少なくとも１つの安定な酸素ラジカルを含むレドックス活性有機官能基（Ｂ）である。
【０２０３】
ＩＩ．１．１．１  レドックス活性芳香族イミド官能基（Ａ）
ＡＡ．１  項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性芳香族イミド官能基（Ａ）である場合に、これは、とりわけ、本発明に従って、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、それぞれ独立して、項目Ｉ．１．１．１，Ａ．１で定義された構造（Ａ１）を有することもでき、Ｒ２、Ｒ４、Ｒ５の場合、それぞれ独立して、項目Ｉ．１．１．１，Ａ．１で定義された構造（Ａ２）を有することを意味する。
【０２０４】
ＡＡ．２  前述の項目ＡＡ．１の好ましい実施形態では、Ａｒ１は、項目Ｉ．１．１．１，Ａ．２で定義された（Ａ１１）、（Ａ１２）、（Ａ１３）、（Ａ１４）、（Ａ１５）、（Ａ１６）、（Ａ１７）、（Ａ１８）、（Ａ１９）、（Ａ２０）、（Ａ２１）からなる群から選択される構造を有し、項目Ｉ．１．１．１，Ａ．２で定義された（Ａ２２）、（Ａ２３）、（Ａ２４）、（Ａ２５）、（Ａ２６）、（Ａ２７）、（Ａ２８）、（Ａ２９）、（Ａ３０）、（Ａ３１）、（Ａ３２）からなる群から選択される構造を有する。
【０２０５】
ＡＡ．３  前述の項目ＡＡ．１またはＡＡ．２の好ましい実施形態では、項目ＩＩ．１．α）および項目ＩＩ．１．β）で定義された本発明の第２の態様での構造（Ｉ）、（ＩＩ）または（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性芳香族イミド官能基（Ａ）である場合において、本発明が意味するものは、Ｒ１、Ｒ１’、Ｒ２’、Ｒ３’は、各場合において、それぞれ独立して、項目Ｉ．１．１．１，Ａ．３で定義された構造（Ａ１０１）、（Ａ１０２）、（Ａ１０３）、（Ａ１０４）からなる群から選択され、その場合において、Ｒ２、Ｒ４、Ｒ５は、それぞれ独立して、項目Ｉ．１．１．１，Ａ．３で定義された構造（Ａ２０１）、（Ａ２０２）、（Ａ２０３）、（Ａ２０４）からなる群から選択されることである。
【０２０６】
ＡＡ．４  前述の項目ＡＡ．３の好ましい実施形態では、項目ＩＩ．１．α）および項目ＩＩ．１．β）で定義された本発明の第２の態様での構造（Ｉ）、（ＩＩ）または（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性芳香族イミド官能基（Ａ）である場合において、本発明が意味するものは、その場合において、Ｒ１、Ｒ１’、Ｒ２’、Ｒ３’基、またはＲ１、Ｒ１’基、またはＲ１基が、それぞれ独立して、ＡＡ．３で定義された構造（Ａ１０１）、（Ａ１０３）からなる群から選択され、好ましくは、それぞれ、構造（Ａ１０１）を有し、（ｉｉｉＡ１）、ＲＡ１０１、ＲＡ１０２、ＲＡ１０３、ＲＡ１０４、ＲＡ１１２、ＲＡ１１３、ＲＡ１１４、ＲＡ１１５、ＲＡ１１６、ＲＡ１１７の定義は、項目ＡＡ．３で定義され、
その場合において、Ｒ２、Ｒ４、Ｒ５基は、それぞれ独立して、ＡＡ．３で定義された構造（Ａ２０１）、（Ａ２０２）からなる群から選択され、好ましくは、それぞれ、構造（Ａ２０１）を有し、（ｖＡ２）、（ｖｉＡ２）、ＸＡ２０２、ＲＡ２０１、ＲＡ２０２、ＲＡ２０３、ＲＡ２０４、ＲＡ２０５、ＲＡ２０６、ＲＡ２０７、ＲＡ２０８の定義は、項目ＡＡ．３で定義されたとおりであることである。
【０２０７】
ＡＡ．５  ＩＩ．１．β）または項目ＡＡ．４）で定義された本発明の第２の態様の特に好ましい実施形態では、本発明の第２の態様における電極を製造するための本発明に係る方法で使用される、主鎖中で非共役である有機レドックスポリマーＰは、特に、化学構造（Ｉ）で示される互いに連結した繰り返し単位ｎ１を含み、化学構造（Ｉ）および変数は、項目Ｉ．１．１．１，Ａ．５で定義されたとおりである。
【０２０８】
ＩＩ．１．１．２  少なくとも１つの安定な酸素ラジカルを含むレドックス活性有機官能基（Ｂ）
ＢＢ．１  項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、少なくとも１つの安定な酸素ラジカルを含むレドックス活性有機官能基（Ｂ）である場合に、これは、とりわけ、本発明に従って、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、それぞれ独立して、項目Ｉ．１．１．２，Ｂ１で定義された構造（Ｂ１）、（Ｂ２）のうちの一方から選択されることを意味する。
【０２０９】
ＢＢ．２  前述の項目ＢＢ．１の好ましい実施形態では、構造（Ｂ１）は、項目Ｉ．１．１．２，Ｂ２で定義された構造（Ｂ１１）、（Ｂ１２）、（Ｂ１３）からなる群から、好ましくは、項目Ｉ．１．１．２，Ｂ２で定義された構造（Ｂ１１）から選択される構造を有する。
【０２１０】
ＢＢ．３  ＩＩ．１．β）で定義された本発明の第２の態様の特に好ましい実施形態では、本発明の第２の態様における電極を製造するための本発明に係る方法で使用される、主鎖中で非共役である有機レドックスポリマーＰは、特に、項目Ｉ．１．１．２，Ｂ３で定義された化学構造（Ｉ）で示される互いに連結した繰り返し単位ｎ１を含む。
【０２１１】
ＩＩ．１．１．３  レドックス活性アントラキノン／カルバゾール官能基（Ｃ）
ＣＣ．１  項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性アントラキノン／カルバゾール官能基（Ｃ）である場合に、これは、とりわけ、本発明に従って、Ｒ１、Ｒ１’、Ｒ２’、Ｒ３’、またはＲ１、Ｒ１’、またはＲ１基が、それぞれ独立して、項目Ｉ．１．１．３，Ｃ１で定義された構造（Ｃ１）、（Ｃ２）のうちの一方から選択され、Ｒ２、Ｒ４、Ｒ５基が、それぞれ独立して、項目Ｉ．１．１．３，Ｃ１で定義された下記構造（Ｃ３）、（Ｃ４）からなる群から選択されることを意味する。
【０２１２】
ＣＣ．２  前述の項目ＣＣ．１の好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、レドックス活性アントラキノン／カルバゾール官能基（Ｃ）である場合において、意味するものは、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、それぞれ独立して、項目Ｉ．１．１．３，Ｃ２で定義された構造（Ｃ１１）、（Ｃ１２）、（Ｃ１３）、（Ｃ１４）、（Ｃ１５）、（Ｃ１６）、（Ｃ１７）、（Ｃ１８）、（Ｃ１９）、（Ｃ２０）のうちの１つから選択されることである。
【０２１３】
ＣＣ．３  前述の項目ＣＣ．２の好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、レドックス活性アントラキノン／カルバゾール官能基（Ｃ）である場合において、本発明が意味するものは、Ｒ１、Ｒ１’、Ｒ２’、Ｒ３’基、またはＲ１、Ｒ１’基、またはＲ１基が、項目Ｉ．１．１．３，Ｃ３で定義された構造（Ｃ１０１）、（Ｃ１０２）、（Ｃ１０３）、（Ｃ１０４）、（Ｃ１０５）、（Ｃ１０６）、（Ｃ１０７）、（Ｃ１０８）、（Ｃ１０９）、（Ｃ１１０）、（Ｃ１１１）、（Ｃ１１２）、（Ｃ１１３）、（Ｃ１１４）のうちの１つから選択され、好ましくは、項目Ｉ．１．１．３，Ｃ３で定義された構造（Ｃ１０１）、（Ｃ１０２）、（Ｃ１０３）、（Ｃ１０４）、（Ｃ１０５）、（Ｃ１１３）からなる群から選択され、
Ｒ２、Ｒ４、Ｒ５が、項目Ｉ．１．１．３，Ｃ３で定義された下記構造（Ｃ２０１）、（Ｃ２０２）、（Ｃ２０３）、（Ｃ２０４）、（Ｃ２０５）、（Ｃ２０６）、（Ｃ２０７）、（Ｃ２０８）、（Ｃ２０９）、（Ｃ２１０）、（Ｃ２１１）、（Ｃ２１２）、（Ｃ２１３）からなる群から選択され、好ましくは、項目Ｉ．１．１．３，Ｃ３で定義された下記構造（Ｃ２０１）、（Ｃ２０２）、（Ｃ２０３）、（Ｃ２０４）、（Ｃ２０５）、（Ｃ２１２）からなる群から選択されることである。
【０２１４】
ＣＣ．４  前述の項目ＣＣ．３のより好ましい実施形態では、項目ＩＩ．１．α）および項目ＩＩ．１．β）で定義された本発明の第２の態様での構造（Ｉ）、（ＩＩ）または（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性アントラキノン／カルバゾール官能基（Ｃ）である場合において、本発明が意味するものは、Ｒ１、Ｒ１’、Ｒ２’、Ｒ３’基、またはＲ１、Ｒ１’基、またはＲ１基が、それぞれ独立して、項目Ｉ．１．１．３，Ｃ４で定義された構造（Ｃ３０１）、（Ｃ３０２）、（Ｃ３０３）、（Ｃ３０４）、（Ｃ３０５）、（Ｃ３０６）、（Ｃ３０７）からなる群から選択され、Ｒ２、Ｒ４、Ｒ５基が、項目Ｉ．１．１．３，Ｃ４で定義された構造（Ｃ４０１）、（Ｃ４０２）、（Ｃ４０３）、（Ｃ４０４）、（Ｃ４０５）、（Ｃ４０６）、（Ｃ４０７）からなる群から選択されることである。
【０２１５】
ＣＣ．５  前述の項目ＣＣ．４のより好ましい実施形態では、項目ＩＩ．１．α）および項目ＩＩ．１．β）で定義された本発明の第２の態様での構造（Ｉ）、（ＩＩ）または（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、レドックス活性アントラキノン／カルバゾール官能基（Ｃ）である場合において、本発明が意味するものは、Ｒ１、Ｒ１’、Ｒ２’、Ｒ３’基、またはＲ１、Ｒ１’基、またはＲ１基が、項目Ｃ４で定義された構造（Ｃ３０１）、（Ｃ３０２）、（Ｃ３０３）、（Ｃ３０４）からなる群から選択され、Ｒ２、Ｒ４、Ｒ５基が、項目Ｃ４で定義された構造（Ｃ４０１）、（Ｃ４０２）、（Ｃ４０３）、（Ｃ４０４）からなる群から選択され、（ｉｘＣ３）、（ｘｉＣ４）、（ｘｉｉＣ４）およびＲＣ３０１、ＲＣ３０２、ＲＣ３０３、ＲＣ３０４、ＲＣ３０５、ＲＣ３０６、ＲＣ３０７、ＲＣ３０８、ＲＣ３０９、ＲＣ３１０、ＲＣ３１１、ＲＣ３１２、ＲＣ３１３、ＲＣ３１４、ＲＣ３１５、ＲＣ３１６、ＲＣ３１７、ＲＣ３１８、ＲＣ３１９、ＲＣ３２０、ＲＣ３２１、ＲＣ３２２、ＲＣ３２３、ＲＣ３２４、ＲＣ３２５、ＲＣ３２６、ＲＣ３２７、ＲＣ３２８、ＲＣ３２９、ＲＣ３３０、ＲＣ３３１、ＲＣ３３２、ＲＣ３３３、ＲＣ４０１、ＲＣ４０２、ＲＣ４０３、ＲＣ４０４、ＲＣ４０５、ＲＣ４０６、ＲＣ４０７、ＲＣ４０８、ＲＣ４０９、ＲＣ４１０、ＲＣ４１１、ＲＣ４１２、ＲＣ４１３、ＲＣ４１４、ＲＣ４１５、ＲＣ４１６、ＲＣ４１７、ＲＣ４１８、ＲＣ４１９、ＲＣ４２０、ＲＣ４２１、ＲＣ４２２、ＲＣ４２３、ＲＣ４２４、ＲＣ４２５、ＲＣ４２６、ＲＣ４２７、ＲＣ４２８、ＲＣ４２９基が、項目Ｃ４で与えられた定義を有することである。
【０２１６】
ＣＣ．６  ＩＩ．１．β）または項目ＣＣ．５で定義された本発明の第２の態様の特に好ましい実施形態では、本発明の第２の態様における電極を製造するための本発明に係る方法で使用される、主鎖中で非共役である有機レドックスポリマーＰは、特に、項目Ｉ．１．１．３，Ｃ６で定義された化学構造（Ｉ）で示される互いに連結した繰り返し単位ｎ１を含む。
【０２１７】
ＣＣ．７  前述の項目ＣＣ．６の最も好ましい実施形態では、Ｒ１’は、水素であり、Ｒ１は、項目Ｉ．１．１．３，Ｃ７で定義された構造（Ｃ５０１）、（Ｃ５０２）からなる群から選択され、さらにより好ましくは、Ｒ１は、項目Ｉ．１．１．３，Ｃ７で定義された構造（Ｃ５０１）で示される化合物である。
【０２１８】
ＩＩ．１．１．４  レドックス活性ジアルコキシベンゼン官能基（Ｄ）
ＤＤ．１  項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ジアルコキシベンゼン官能基（Ｄ）である場合に、これは、とりわけ、本発明に従って、Ｒ１、Ｒ１’、Ｒ２’、Ｒ３’またはＲ１、Ｒ１’またはＲ１基が、それぞれ独立して、項目Ｉ．１．１．４，Ｄ１で定義された構造（Ｄ１）を有し、Ｒ２、Ｒ４、Ｒ５基が、それぞれ独立して、項目Ｉ．１．１．４，Ｄ１で定義された構造（Ｄ２）を有することを意味する。
【０２１９】
ＤＤ．２  前述の項目ＤＤ．１の好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ジアルコキシベンゼン官能基（Ｄ）である場合において、意味するものは、Ｒ１、Ｒ１’、Ｒ２’、Ｒ３’、またはＲ１、Ｒ１’、またはＲ１基が、それぞれ独立して、項目Ｉ．１．１．４，Ｄ２で定義された構造（Ｄ１）を有し、Ｒ２、Ｒ４、Ｒ５基が、それぞれ独立して、項目Ｉ．１．１．４，Ｄ２で定義された構造（Ｄ２）を有することを意味する。
【０２２０】
ＤＤ．３  前述の項目ＤＤ．２の好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ジアルコキシベンゼン官能基（Ｄ）である場合において、意味するものは、Ｒ１、Ｒ１’、Ｒ２’、Ｒ３’、またはＲ１、Ｒ１’、またはＲ１基が、それぞれ独立して、項目Ｉ．１．１．４，Ｄ３で定義された構造（Ｄ３）を有し、Ｒ２、Ｒ４、Ｒ５基が、それぞれ独立して、項目Ｉ．１．１．４，Ｄ３で定義された構造（Ｄ４）を有することである。
【０２２１】
ＤＤ．４  前述の項目ＤＤ．３の好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ジアルコキシベンゼン官能基（Ｄ）である場合において、意味するものは、Ｒ１、Ｒ１’、Ｒ２’、Ｒ３’、またはＲ１、Ｒ１’、またはＲ１基が、独立して、項目Ｉ．１．１．４，Ｄ４で定義された構造（Ｄ３）を有し、Ｒ２、Ｒ４、Ｒ５基が、それぞれ独立して、項目Ｉ．１．１．４，Ｄ４で定義された構造（Ｄ４）を有することである。
【０２２２】
ＤＤ．５  前述の項目ＤＤ．４の好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ジアルコキシベンゼン官能基（Ｄ）である場合において、意味するものは、Ｒ１、Ｒ１’、Ｒ２’、Ｒ３’、またはＲ１、Ｒ１’またはＲ１基が、独立して、項目Ｉ．１．１．４，Ｄ５で定義された構造（Ｄ５）を有し、Ｒ２、Ｒ４、Ｒ５基が、それぞれ独立して、項目Ｉ．１．１．４，Ｄ５で定義された構造（Ｄ６）を有することである。
【０２２３】
ＤＤ．６  前述の項目ＤＤ．５の好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ジアルコキシベンゼン官能基（Ｄ）である場合において、意味するものは、Ｒ１、Ｒ１’、Ｒ２’、Ｒ３’、またはＲ１、Ｒ１’、またはＲ１基が、独立して、項目Ｉ．１．１．４，Ｄ６で定義された構造（Ｄ５）を有し、Ｒ２、Ｒ４、Ｒ５基が、それぞれ独立して、項目Ｉ．１．１．４，Ｄ６で定義された構造（Ｄ６）を有することである。
【０２２４】
ＤＤ．７  ＩＩ．１．β）または項目ＤＤ．６で定義された本発明の第２の態様の特に好ましい実施形態では、本発明の第２の態様における電極を製造するための本発明に係る方法で使用される、主鎖中で非共役である有機レドックスポリマーＰは、特に、項目Ｉ．１．１．４，Ｄ７で定義された化学構造（Ｉ）で示される互いに連結した繰り返し単位ｎ１を含む。
【０２２５】
ＩＩ．１．１．５  レドックス活性ベンゾキノン官能基（Ｅ）
ＥＥ．１  項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ベンゾキノン官能基（Ｅ）である場合に、これは、とりわけ、本発明に従って、Ｒ１、Ｒ１’、Ｒ２’、Ｒ３’、またはＲ１、Ｒ１’、またはＲ１基が、それぞれ独立して、項目Ｉ．１．１．５，Ｅ１で定義された構造（Ｅ１）、（Ｅ２）、（Ｅ３）から選択され、
Ｒ２、Ｒ４、Ｒ５基が、それぞれ独立して、項目Ｉ．１．１．５，Ｅ１で定義された構造（Ｅ４）、（Ｅ５）、（Ｅ６）、（Ｅ７）、（Ｅ８）、（Ｅ９）からなる群から選択されることを意味する。
【０２２６】
ＥＥ．２  前述の項目ＥＥ．１の好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ベンゾキノン官能基（Ｅ）である場合において、意味するものは、Ｒ１、Ｒ１’、Ｒ２’、Ｒ３’またはＲ１、Ｒ１’またはＲ１基が、それぞれ独立して、項目Ｉ．１．１．５，Ｅ２で定義された構造（Ｅ１）、（Ｅ２）、（Ｅ３）から選択され、Ｒ２、Ｒ４、Ｒ５基が、それぞれ独立して、項目Ｉ．１．１．５，Ｅ２で定義された構造（Ｅ４）、（Ｅ５）、（Ｅ６）、（Ｅ７）、（Ｅ８）、（Ｅ９）から選択されることである。
【０２２７】
ＥＥ．３  前述の項目ＥＥ．２の好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ベンゾキノン官能基（Ｅ）である場合において、意味するものは、Ｒ１、Ｒ１’、Ｒ２’、Ｒ３’、またはＲ１、Ｒ１’、またはＲ１基が、それぞれ独立して、項目Ｉ．１．１．５，Ｅ３で定義された構造（Ｅ１）、（Ｅ２）、（Ｅ３）から選択され、Ｒ２、Ｒ４、Ｒ５基が、それぞれ独立して、項目Ｉ．１．１．５，Ｅ３で定義された構造（Ｅ４）、（Ｅ５）、（Ｅ６）、（Ｅ７）、（Ｅ８）、（Ｅ９）から選択されることである。
【０２２８】
ＥＥ．４  前述の項目ＥＥ．３の好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ベンゾキノン官能基（Ｅ）である場合において、意味するものは、Ｒ１、Ｒ１’、Ｒ２’、Ｒ３’、またはＲ１、Ｒ１’、またはＲ１基が、それぞれ独立して、項目Ｉ．１．１．５，Ｅ４で定義された構造（Ｅ１）、（Ｅ２）、（Ｅ３）から選択され、Ｒ２、Ｒ４、Ｒ５基が、それぞれ独立して、項目Ｉ．１．１．５，Ｅ４で定義された構造（Ｅ４）、（Ｅ５）、（Ｅ６）、（Ｅ８）、（Ｅ９）から選択されることである。
【０２２９】
ＥＥ．５  前述の項目ＥＥ．４の好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ベンゾキノン官能基（Ｅ）である場合において、意味するものは、Ｒ１、Ｒ１’、Ｒ２’、Ｒ３’、またはＲ１、Ｒ１’、またはＲ１基が、それぞれ独立して、項目Ｉ．１．１．５，Ｅ５で定義された構造（Ｅ１）、（Ｅ２）、（Ｅ３）から選択され、Ｒ２、Ｒ４、Ｒ５基が、それぞれ独立して、項目Ｉ．１．１．５，Ｅ５で定義された構造（Ｅ６）、（Ｅ９）から選択されることである。
【０２３０】
ＥＥ．６  ＩＩ．１．β）で定義された本発明の第２の態様の特に好ましい実施形態では、本発明の第２の態様における電極を製造するための本発明に係る方法で使用される、主鎖中で非共役である有機レドックスポリマーＰは、特に、項目Ｉ．１．１．５，Ｅ６で定義された化学構造（Ｉ）で示される互いに連結した繰り返し単位ｎ１を含む。
【０２３１】
ＩＩ．１．１．６  レドックス活性トリフェニルアミン官能基（Ｇ）
ＧＧ．１  項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性トリフェニルアミン官能基（Ｇ）である場合に、これは、とりわけ、本発明に従って、Ｒ１、Ｒ１’、Ｒ２’、Ｒ３’、またはＲ１、Ｒ１’、またはＲ１基が、それぞれ独立して、項目Ｉ．１．１．６，Ｇ１で定義された構造（Ｇ１）を有し、Ｒ２、Ｒ４、Ｒ５基が、それぞれ独立して、項目Ｉ．１．１．６，Ｇ１で定義された構造（Ｇ２）、（Ｇ３）からなる群から選択されることを意味する。
【０２３２】
ＧＧ．２  ＩＩ．１．β）で定義された本発明の第２の態様の特に好ましい実施形態では、本発明の第２の態様における電極を製造するための本発明に係る方法で使用される、主鎖中で非共役である有機レドックスポリマーＰは、特に、項目Ｉ．１．１．６，Ｇ２で定義された化学構造（Ｉ）で示される互いに連結した繰り返し単位ｎ１を含む。
【０２３３】
ＧＧ．３  前述の項目ＧＧ．２の好ましい実施形態では、レドックス活性トリフェニルアミン官能基（Ｇ）は、項目Ｉ．１．１．６，Ｇ３で定義された構造（Ｇ４）、（Ｇ５）、（Ｇ６）から選択される。
【０２３４】
ＧＧ．４  前述の項目ＧＧ．３の好ましい実施形態では、レドックス活性トリフェニルアミン官能基（Ｇ）は、項目Ｉ．１．１．６，Ｇ４で定義された構造（Ｇ４）を有する。
【０２３５】
ＩＩ．１．１．７  レドックス活性ビオロゲン官能基（Ｈ）
ＨＨ．１  項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性ビオロゲン官能基（Ｈ）である場合に、これは、とりわけ、本発明に従って、Ｒ１、Ｒ１’、Ｒ２’、Ｒ３’、またはＲ１、Ｒ１’、またはＲ１基が、それぞれ独立して、項目Ｉ．１．１．７，Ｈ１で定義された構造（Ｈ１）、（Ｈ２）からなる群から選択され、
Ｒ２、Ｒ４、Ｒ５基が、それぞれ独立して、項目Ｉ．１．１．７，Ｈ１で定義された構造（Ｈ３）、（Ｈ４）、（Ｈ５）、（Ｈ６）、（Ｈ７）からなる群から選択されることを意味する。
【０２３６】
ＨＨ．２  前述の項目ＨＨ．１の好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、レドックス活性ビオロゲン官能基（Ｈ）である場合において、意味するものは、Ｒ１、Ｒ１’、Ｒ２’、Ｒ３’、またはＲ１、Ｒ１’、またはＲ１基が、それぞれ独立して、項目Ｉ．１．１．７，Ｈ２で定義された構造（Ｈ１）を有し、Ｒ２、Ｒ４、Ｒ５基が、それぞれ独立して、項目Ｉ．１．１．７，Ｈ２で定義された構造（Ｈ７）を有することである。
【０２３７】
ＨＨ．３  ＩＩ．１．β）で定義された本発明の第２の態様の特に好ましい実施形態では、本発明の第２の態様における電極を製造するための本発明に係る方法で使用される、主鎖中で非共役である有機レドックスポリマーＰは、特に、項目Ｉ．１．１．７，Ｈ３で定義された化学構造（Ｉ）で示される互いに連結した繰り返し単位ｎ１を含む。
【０２３８】
ＩＩ．１．１．８  レドックス活性フェロセン官能基（Ｊ）
ＪＪ．１  項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、各場合において、レドックス活性フェロセン官能基（Ｊ）である場合に、これは、とりわけ、本発明に従って、Ｒ１、Ｒ１’、Ｒ２’、Ｒ３’、またはＲ１、Ｒ１’、またはＲ１基が、それぞれ独立して、項目Ｉ．１．１．８，Ｊ１で定義された構造（Ｊ１）を有し、Ｒ２、Ｒ４、Ｒ５基が、それぞれ独立して、項目Ｉ．１．１．８，Ｊ１で定義された構造（Ｊ１）、（Ｊ２）、（Ｊ３）、（Ｊ４）からなる群から選択されることを意味する。
【０２３９】
ＪＪ．２  ＩＩ．１．β）で定義された本発明の第２の態様の特に好ましい実施形態では、本発明の第２の態様における電極を製造するための本発明に係る方法で使用される、主鎖中で非共役である有機レドックスポリマーＰは、特に、項目Ｉ．１．１．８，Ｊ２で定義された化学構造（Ｉ）で示される互いに連結した繰り返し単位ｎ１を含む。
【０２４０】
ＩＩ．１．２  リンカー単位
項目ＩＩ．１．α）または項目ＩＩ．１．β）で定義された本発明の第２の態様では、構造（Ｉ）、（ＩＩ）および（ＩＩＩ）または構造（Ｉ）におけるＬ１、Ｌ２、Ｌ３、Ｌ４、Ｌ５、Ｌ６、Ｌ７、Ｌ１’、Ｌ２’、Ｌ３’またはＬ１、Ｌ１’は、それぞれ独立して、直接結合、有機リンカー単位からなる群から選択される。この種の有機リンカー単位は、何らさらなる制限を受けず、当業者に公知である。
【０２４１】
項目ＩＩ．１．α）または項目ＩＩ．１．β）で定義された本発明の第２の態様では、構造（Ｉ）、（ＩＩ）および（ＩＩＩ）におけるＬ１、Ｌ２、Ｌ３、Ｌ４、Ｌ５、Ｌ６、Ｌ７、Ｌ１’、Ｌ２’、Ｌ３’またはＬ１、Ｌ１’がそれぞれ、有機リンカー単位である場合、これは、とりわけ、本発明に従って、その場合において、Ｌ１、Ｌ２、Ｌ３、Ｌ４、Ｌ５、Ｌ６、Ｌ７、Ｌ１’、Ｌ２’、Ｌ３’が、それぞれ独立して、項目Ｉ．１．２で定義された（Ｌ１１）、（Ｌ１２）からなる群から選択される。
【０２４２】
ＩＩ．１．２．１  レドックス活性芳香族イミド官能基（Ａ）における好ましいリンカー単位
ＬＡＡ．１  好ましい実施形態では、本発明の第２の態様において、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、レドックス活性芳香族イミド官能基（Ａ）である場合、特に、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、上記項目ＡＡ．１、より好ましくは、ＡＡ．２、さらにより好ましくは、ＡＡ．３、さらにより好ましくは、ＡＡ．４で定義された構造を有する場合、また、本発明の第２の態様において、主鎖中で非共役である有機レドックスポリマーＰが、項目ＡＡ．５で定義された構造を含む場合において、
その場合に、Ｌ１、Ｌ２、Ｌ３、Ｌ４、Ｌ５、Ｌ６、Ｌ７、Ｌ１’、Ｌ２’またはＬ３’は、好ましくは、直接結合、項目Ｉ．１．２．１，ＬＡ．１で定義された（ＬＡ１１）、（ＬＡ１２）からなる群から選択される。
【０２４３】
ＬＡＡ．２  前述の項目ＬＡＡ．１の好ましい実施形態では、ＸＬＡ２、ＹＬＡ２、ＹＬＡ５、ＸＬＡ１、ＸＬＡ３、ＹＬＡ１、ＹＬＡ３、ＹＬＡ４、ＹＬＡ６、ＢＬＡ１はそれぞれ、項目Ｉ．１．２．１，ＬＡ．２で定義された意味を有する。
【０２４４】
ＬＡＡ．３  前述の項目ＬＡＡ．２の好ましい実施形態では、Ｌ１、Ｌ２、Ｌ３、Ｌ４、Ｌ５、Ｌ６、Ｌ７、Ｌ１’、Ｌ２’、Ｌ３’は、項目Ｉ．１．２．１，ＬＡ．３で定義されたとおりである。
【０２４５】
ＩＩ．１．２．２  少なくとも１つの安定な酸素ラジカルを含むレドックス活性有機官能基（Ｂ）に好ましいリンカー単位
ＬＢＢ．１  本発明の第２の態様の好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、少なくとも１つの安定な酸素ラジカルを含むレドックス活性有機官能基（Ｂ）である場合、特に、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、上記項目ＢＢ．１、より好ましくは、ＢＢ．２で定義された構造を有する場合、また、本発明の第２の態様において、ポリマーＰが、項目ＢＢ．３で定義された構造を含む場合において、
その場合に、Ｌ１、Ｌ２、Ｌ３、Ｌ４、Ｌ５、Ｌ６、Ｌ７、Ｌ１’、Ｌ２’またはＬ３’は、好ましくは、直接結合、項目Ｉ．１．２．２，ＬＢ．１で定義された（ＬＢ１１）、（ＬＢ１２）からなる群から選択される。
【０２４６】
ＬＢＢ．２  前述の項目ＬＢＢ．１の好ましい実施形態では、ＸＬＢ２、ＹＬＢ２、ＹＬＢ５、ＸＬＢ１、ＸＬＢ３、ＹＬＢ１、ＹＬＢ３、ＹＬＢ４、ＹＬＢ６、ＢＬＡ２はそれぞれ、項目Ｉ．１．２．２，ＬＢ．２で定義された意味を有する。
【０２４７】
ＬＢＢ．３  前述の項目ＬＢＢ．２の好ましい実施形態では、Ｌ１、Ｌ２、Ｌ３、Ｌ４、Ｌ５、Ｌ６、Ｌ７、Ｌ１’、Ｌ２’、Ｌ３’は、項目Ｉ．１．２．２，ＬＢ３で定義されたとおりである。
【０２４８】
ＩＩ．１．２．３  レドックス活性アントラキノン／カルバゾール官能基（Ｃ）に好ましいリンカー単位
ＬＣＣ．１  本発明の第２の態様のより好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、レドックス活性アントラキノン／カルバゾール官能基（Ｃ）である場合、特に、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、上記項目ＣＣ．１、好ましくは、ＣＣ．２、より好ましくは、ＣＣ．３、さらにより好ましくは、ＣＣ．４、さらにより好ましくは、ＣＣ．５で定義された構造を有する場合、また、本発明の第２の態様において、主鎖中で非共役である有機レドックスポリマーＰが、項目ＣＣ．６、好ましくは、ＣＣ．７で定義された構造を含む場合において、
その場合に、Ｌ１、Ｌ２、Ｌ３、Ｌ４、Ｌ５、Ｌ６、Ｌ７、Ｌ１’、Ｌ２’、Ｌ３’は、好ましくは、直接結合、項目Ｉ．１．２．３，ＬＣ．１で定義された（ＬＣ１１）、（ＬＣ１２）からなる群から選択される。
【０２４９】
ＬＣＣ．２  前述の項目ＬＣＣ．１の好ましい実施形態では、ＸＬＣ２、ＹＬＣ２、ＹＬＣ５、ＸＬＣ１、ＸＬＣ３、ＹＬＣ１、ＹＬＣ３、ＹＬＣ４、ＹＬＣ６、ＢＬＣ１はそれぞれ、項目Ｉ．１．２．３，ＬＣ．２で定義された意味を有する。
【０２５０】
ＬＣＣ．３  前述の項目ＬＣＣ．２の好ましい実施形態では、Ｌ１、Ｌ２、Ｌ３、Ｌ４、Ｌ５、Ｌ６、Ｌ７、Ｌ１’、Ｌ２’、Ｌ３’は、項目Ｉ．１．２．３，ＬＣ．３で定義されたとおりである。
【０２５１】
ＩＩ．１．２．４  レドックス活性ジアルコキシベンゼン官能基（Ｄ）に好ましいリンカー単位
ＬＤＤ．１  本発明の第２の態様のより好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、レドックス活性ジアルコキシベンゼン官能基（Ｄ）である場合、特に、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、上記項目ＤＤ．１、好ましくは、ＤＤ．２、より好ましくは、ＤＤ．３、さらにより好ましくは、ＤＤ．４、さらにより好ましくは、ＤＤ．５、さらにより好ましくは、ＤＤ．６で定義された構造を有する場合、また、本発明の第２の態様において、主鎖中で非共役である有機レドックスポリマーＰが、項目ＤＤ．７で定義された構造を含む場合において、
その場合に、Ｌ１、Ｌ２、Ｌ３、Ｌ４、Ｌ５、Ｌ６、Ｌ７、Ｌ１’、Ｌ２’、Ｌ３’は、好ましくは、直接結合、項目Ｉ．１．２．４，ＬＤ．１で定義された（ＬＤ１１）、（ＬＤ１２）からなる群から選択される。
【０２５２】
ＬＤＤ．２  前述の項目ＬＤＤ．１の好ましい実施形態では、ＸＬＤ２、ＹＬＤ２、ＹＬＤ５、ＸＬＤ１、ＸＬＤ３、ＹＬＤ１、ＹＬＤ３、ＹＬＤ４、ＹＬＤ６、ＢＬＤ１はそれぞれ、項目Ｉ．１．２．４，ＬＤ．２で定義された意味を有する。
【０２５３】
ＬＤＤ．３  前述の項目ＬＤＤ．２のより好ましい実施形態では、Ｌ１、Ｌ２、Ｌ３、Ｌ４、Ｌ５、Ｌ６、Ｌ７、Ｌ１’、Ｌ２’、Ｌ３’は、項目Ｉ．１．２．４，ＬＤ．３で定義されたとおりである。
【０２５４】
ＬＤＤ．４  前述の項目ＬＤＤ．３のさらにより好ましい実施形態では、Ｌ１、Ｌ２、Ｌ３、Ｌ４、Ｌ５、Ｌ６、Ｌ７、Ｌ１’、Ｌ２’、Ｌ３’は、項目Ｉ．１．２．４，ＬＤ．４で定義されたとおりである。
【０２５５】
ＩＩ．１．２．５  レドックス活性ベンゾキノン官能基（Ｅ）に好ましいリンカー単位
ＬＥＥ．１  本発明の第２の態様のさらにより好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、レドックス活性ベンゾキノン官能基（Ｅ）である場合、特に、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、上記項目ＥＥ．１、好ましくは、ＥＥ．２、より好ましくは、ＥＥ．３、さらにより好ましくは、ＥＥ．４、さらにより好ましくは、ＥＥ．５で定義された構造を有する場合、また、本発明の第２の態様において、主鎖中で非共役である有機レドックスポリマーＰが、項目ＥＥ．６で定義された構造を含む場合において、
その場合に、Ｌ１、Ｌ２、Ｌ３、Ｌ４、Ｌ５、Ｌ６、Ｌ７、Ｌ１’、Ｌ２’、Ｌ３’は、好ましくは、直接結合、項目Ｉ．１．２．５，ＬＥ．１で定義された（ＬＥ１１）、（ＬＥ１２）からなる群から選択される。
【０２５６】
ＬＥＥ．２  前述の項目ＬＥＥ．１の好ましい実施形態では、ＸＬＥ２、ＹＬＥ２、ＹＬＥ５、ＸＬＥ１、ＸＬＥ３、ＹＬＥ１、ＹＬＥ３、ＹＬＥ４、ＹＬＥ６、ＢＬＥ１はそれぞれ、項目Ｉ．１．２．５，ＬＥ．２で定義された意味を有する。
【０２５７】
ＬＥＥ．３  前述の項目ＬＥＥ．２のより好ましい実施形態では、Ｌ１、Ｌ２、Ｌ３、Ｌ４、Ｌ５、Ｌ６、Ｌ７、Ｌ１’、Ｌ２’、Ｌ３’は、項目Ｉ．１．２．５，ＬＥ．３で定義されたとおりである。
【０２５８】
ＩＩ．１．２．６  レドックス活性トリフェニルアミン官能基（Ｇ）に好ましいリンカー単位
ＬＧＧ．１  本発明の第２の態様のさらにより好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、レドックス活性トリフェニルアミン官能基（Ｇ）である場合、特に、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、上記項目ＧＧ．１で定義された構造を有する場合、また、本発明の第２の態様において、主鎖中で非共役である有機レドックスポリマーＰが、ＧＧ．２、好ましくは、ＧＧ．３、より好ましくは、ＧＧ．４で定義された構造を含む場合において、
その場合に、Ｌ１、Ｌ２、Ｌ３、Ｌ４、Ｌ５、Ｌ６、Ｌ７、Ｌ１’、Ｌ２’、Ｌ３’は、好ましくは、直接結合、項目Ｉ．１．２．６，ＬＧ．１で定義された（ＬＧ１１）、（ＬＧ１２）からなる群から選択される。
【０２５９】
ＬＧＧ．２  前述の項目ＬＧＧ．１の好ましい実施形態では、ＸＬＧ２、ＹＬＧ２、ＹＬＧ５、ＸＬＧ１、ＸＬＧ３、ＹＬＧ１、ＹＬＧ３、ＹＬＧ４、ＹＬＧ６、ＢＬＧ１はそれぞれ、項目Ｉ．１．２．６，ＬＧ．２で定義された意味を有する。
【０２６０】
ＬＧＧ．３  前述の項目ＬＧＧ．２のより好ましい実施形態では、Ｌ１、Ｌ２、Ｌ３、Ｌ４、Ｌ５、Ｌ６、Ｌ７、Ｌ１’、Ｌ２’、Ｌ３’は、項目Ｉ．１．２．６，ＬＧ．３で定義されたとおりである。
【０２６１】
ＩＩ．１．２．７  レドックス活性ビオロゲン官能基（Ｈ）に好ましいリンカー単位
ＬＨＨ．１  本発明の第２の態様のさらにより好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基がそれぞれ、レドックス活性ビオロゲン官能基（Ｈ）である場合、特に、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、上記項目ＨＨ．１、好ましくは、上記項目ＨＨ．２で定義された構造を有する場合、また、本発明の第２の態様において、主鎖中で非共役である有機レドックスポリマーＰが、項目ＨＨ．３で定義された構造を含む場合において、
その場合に、Ｌ１、Ｌ２、Ｌ３、Ｌ４、Ｌ５、Ｌ６、Ｌ７、Ｌ１’、Ｌ２’、Ｌ３’は、好ましくは、直接結合、項目Ｉ．１．２．７，ＬＨ．１で定義された（ＬＨ１１）、（ＬＨ１２）からなる群から選択される。
【０２６２】
ＬＨＨ．２  前述の項目ＬＨＨ．１の好ましい実施形態では、ＸＬＨ２、ＹＬＨ２、ＹＬＨ５、ＸＬＨ１、ＸＬＨ３、ＹＬＨ１、ＹＬＨ３、ＹＬＨ４、ＹＬＨ６、ＢＬＨ１はそれぞれ、項目Ｉ．１．２．７，ＬＨ．２で定義された意味を有する。
【０２６３】
ＬＨＨ．３  前述の項目ＬＨＨ．２のより好ましい実施形態では、Ｒ１、Ｒ１’が、項目ＨＨ．１に示された構造（Ｈ１）を有する場合、Ｌ１、Ｌ２、Ｌ３、Ｌ４、Ｌ５、Ｌ６、Ｌ７、Ｌ１’、Ｌ２’、Ｌ３’は、項目Ｉ．１．２．７，ＬＨ．３で定義されたとおりである。
【０２６４】
ＩＩ．１．２．８  レドックス活性フェロセン官能基（Ｊ）に好ましいリンカー単位
ＬＪＪ．１  本発明の第２の態様のさらにより好ましい実施形態では、項目ＩＩ．１．α）および項目ＩＩ．１．β）で定義された本発明の第２の態様での構造（Ｉ）、（ＩＩ）および（ＩＩＩ）におけるＲ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基またはＲ１基がそれぞれ、レドックス活性フェロセン官能基（Ｊ）である場合、特に、Ｒ１、Ｒ２、Ｒ４、Ｒ５、Ｒ１’、Ｒ２’、Ｒ３’基、またはＲ１、Ｒ２、Ｒ４、Ｒ５基、またはＲ１、Ｒ１’基、またはＲ１基が、上記項目ＪＪ．１で定義された構造を有する場合、また、本発明の第２の態様において、主鎖中で非共役である有機レドックスポリマーＰが、項目ＪＪ．２で定義された構造を含む場合において、
その場合に、Ｌ１、Ｌ２、Ｌ３、Ｌ４、Ｌ５、Ｌ６、Ｌ７、Ｌ１’、Ｌ２’、Ｌ３’は、好ましくは、直接結合、項目Ｉ．１．２．８，ＬＪ．１で定義された（ＬＪ１１）、（ＬＪ１２）からなる群から選択される。
【０２６５】
ＬＪＪ．２  前述の項目ＬＪＪ．１の好ましい実施形態では、ＸＬＪ２、ＹＬＪ２、ＹＬＪ５、ＸＬＪ１、ＸＬＪ３、ＹＬＪ１、ＹＬＪ３、ＹＬＪ４、ＹＬＪ６、ＢＬＪ１はそれぞれ、項目Ｉ．１．２．８，ＬＪ．２で定義された意味を有する。
【０２６６】
ＬＪＪ．３  前述の項目ＬＪＪ．２のより好ましい実施形態では、Ｌ１、Ｌ２、Ｌ３、Ｌ４、Ｌ５、Ｌ